(57)【要約】  本発明では、防曇性、防汚性に優れ、さらに防曇耐久性、防汚耐久性、滑り性にも優れ、反射防止機能を有する、あるいは、偏光子となる表面構造を有し得る、親水性の単層膜、および該単層膜を簡便に製造する方法を提供する。  表面に複数の凸部および複数の凹部からなる凹凸構造を有する単層膜であり、上記複数の凸部のうち、互いに隣接する凸部の頂点間の距離が１ｎｍ〜８００ｎｍの範囲であり、該単層膜が、特定の親水基と重合性炭素−炭素二重結合を有する官能基とを有する化合物、および２個以上の（メタ）アクリロイル基を有する化合物を含む重合性組成物を硬化して得られる架橋樹脂からなり、該単層膜のアニオン性親水基およびカチオン性親水基および水酸基から選ばれる少なくとも一つの親水基の最表面濃度（Ｓａ）と該単層膜１／２地点における親水基の深部濃度（Ｄａ）との親水基濃度の傾斜度（Ｓａ２／Ｄａ２）が１．１以上である単層膜を作製する。
2016143778.tif 000002
【特許請求の範囲】
【請求項１】
表面に複数の凸部および複数の凹部からなる凹凸構造を有する単層膜であり、
上記複数の凸部のうち、互いに隣接する凸部の頂点間の距離が１ｎｍ〜８００ｎｍの範囲であり、
該単層膜が、アニオン性親水基およびカチオン性親水基から選ばれる１つ以上の親水基と、重合性炭素−炭素二重結合を有する１つ以上の官能基とを有する化合物（Ｉ）、および重合性炭素−炭素二重結合を有する官能基を２つ以上有する化合物（ＩＩ）（ただし、水酸基は有してもよいが、アニオン性親水基、およびカチオン性親水基はいずれも有さない）を含む重合性組成物（Ａ）の架橋樹脂からなり、
該単層膜のアニオン性親水基およびカチオン性親水基から選ばれる１つ以上の親水基の最表面濃度（Ｓａ１）と該単層膜１／２地点における親水基の深部濃度（Ｄａ１）との親水基濃度の傾斜度（Ｓａ１／Ｄａ１）が１．１以上である単層膜。
【請求項２】
表面に複数の凸部および複数の凹部からなる凹凸構造を有する単層膜であり、
上記複数の凸部のうち、互いに隣接する凸部の頂点間の距離が１ｎｍ〜８００ｎｍの範囲であり、
該単層膜が、アニオン性親水基、カチオン性親水基、および水酸基から選ばれる１つ以上の親水基と、重合性炭素−炭素二重結合を有する１つ以上の官能基とを有する化合物（Ｉ’）（ただし親水基が水酸基を有する基の場合は、重合性炭素−炭素二重結合を有する官能基は１つである。）、
重合性炭素−炭素二重結合を有する官能基を２つ以上有する化合物（ＩＩ）（ただし、水酸基は有してもよいが、アニオン性親水基、およびカチオン性親水基はいずれも有さない）、および
アニオン性親水基、カチオン性親水基、または２つ以上の水酸基を少なくとも有する親水部と有機残基からなる疎水部とを有する界面活性剤（ＩＩＩ）（ただし、重合性炭素−炭素二重結合を有さない。）を含む重合性組成物（Ｂ）の架橋樹脂からなり、
該単層膜のアニオン性親水基およびカチオン性親水基および水酸基から選ばれる少なくとも一つの親水基の最表面濃度（Ｓａ２）と該単層膜１／２地点における親水基の深部濃度（Ｄａ２）との親水基濃度の傾斜度（Ｓａ２／Ｄａ２）が１．１以上である単層膜。
【請求項３】
未硬化の重合性組成物（Ａ）または（Ｂ）からなる膜の表面に凹凸構造を付与する際に、該膜の表面が請求項２に記載の化合物（Ｉ’）またはアニオン性親水基、カチオン性親水基から選ばれる親水基１つ以上と、アミノ基、メルカプト基、および水酸基から選ばれる基１つ以上とを有する化合物（ＩＶ）により処理されている請求項１または２に記載の単層膜。
【請求項４】
上記複数の凸部のうち、互いに隣接する凸部の頂点間の距離が１００ｎｍ〜６００ｎｍの範囲である請求項１〜３のいずれかに記載の単層膜。
【請求項５】
上記複数の凸部のうちの任意の凸部の頂点と該凸部に最も近い他の凸部の頂点との距離をＰn、（上記単層膜中の）そのＰnの平均値をＰaveとし、
凹凸構造の高さ方向の座標軸をｈ軸とし、凹部の最も低い点の高さをｈ＝０とし、上記任意の凸部の頂点の高さをｈ＝Ｈn、そのＨnの平均値をＨaveとしたとき、
Ｈave/Ｐaveが０．１〜５．０の範囲である請求項１〜４のいずれかに記載の単層膜。
【請求項６】
上記複数の凸部が錐体形状である請求項１〜５のいずれかに記載の単層膜。
【請求項７】
凹凸構造の高さ方向の座標軸をｈ軸、ｈ軸に対して垂直な面をｘｙ平面とし、凹部の最も低い低点の高さをｈ’＝０、凸部の最も高い頂点の高さをｈ’＝Ｈとしたときに、すべての凸部の頂点はｈ＝Ｈの高さのｘｙ平面とほぼ１点で接し、すべての凹部の底点はｈ＝０の高さのｘｙ平面とほぼ１点で接する請求項１〜６のいずれかに記載の単層膜。
【請求項８】
凹凸構造の上記凸部は階段状の側面を有する請求項１〜７のいずれかに記載の単層膜。
【請求項９】
上記複数の凸部のうちの任意の凸部の頂点と該凸部に最も近い他の凸部の頂点との距離をＰn、（上記単層膜中の）そのＰnの平均値をＰaveとし、
任意の凸部の頂点から距離Ｐaveの範囲内に、３個〜６個の範囲の凹部の底点がある請求項１〜８のいずれかに記載の単層膜。
【請求項１０】
凹凸構造の高さ方向の座標軸をｈ軸、ｈ軸に対して垂直な面をｘｙ平面とし、凹部の最も低い低点の高さをｈ＝０、凸部の最も高い頂点の高さをｈ＝Ｈとしたときに、高さが０を超えＨ未満の範囲の任意の高さのｘｙ平面において、凸部の断面が円形状である請求項１〜９のいずれかに記載の単層膜。
【請求項１１】
凹凸構造の凸部が格子状に配列しており、凹凸構造の周期が２００ｎｍ以下であり、凸部の周期に占める比率が０．２５以上０．７６以下であり、凹凸構造の高さ方向の座標軸をｈ軸、ｈ軸に対して垂直な面をｘｙ平面とし、凹部の低い低点の高さをｈ＝０、凸部の高さをｈ＝Ｈとしたときに、Ｈが０．０５〜０．５μmである請求項１〜３のいずれかに記載の単層膜。
【請求項１２】
請求項１に記載の重合性組成物（Ａ）から塗膜を形成する工程、
塗膜から溶剤を除去する工程、
凹凸構造に対応したパターンを有する成形型を塗膜表面に密着させ、凹凸構造を塗膜表面に転写する工程、
凹凸構造が形成された塗膜を硬化する工程、および
硬化して得られた膜より成形型を離型する工程を含む
請求項１に記載の単層膜を製造する方法。
【請求項１３】
請求項２に記載の重合性組成物（Ｂ）から塗膜を形成する工程、
凹凸構造に対応したパターンを有する成形型を塗膜表面に密着させ、凹凸構造を塗膜表面に転写する工程、
凹凸構造が形成された塗膜を硬化する工程、および
硬化して得られた膜より成形型を離型する工程を含む
請求項２に記載の単層膜を製造する方法。
【請求項１４】
請求項２に記載の化合物（Ｉ’）またはアニオン性親水基、カチオン性親水基から選ばれる親水基１つ以上と、アミノ基、メルカプト基、および水酸基から選ばれる基１つ以上とを有する化合物（ＩＶ）が、凹凸構造に対応したパターンを有する表面に塗布された成形型により、凹凸構造を塗膜表面に転写する工程を行う請求項１２または１３に記載の単層膜の製造方法。
【請求項１５】
基材上に単層膜を形成する請求項１２〜１４のいずれかに記載の単層膜の製造方法。
【請求項１６】
請求項１〜１０のいずれかに記載の単層膜からなる反射防止膜。
【請求項１７】
請求項１１に記載の単層膜の凸部または凹部に金属膜を積層した偏光子。
【請求項１８】
請求項１〜１１に記載の単層膜、請求項１６に記載の反射防止膜および請求項１７に記載の偏光子から選ばれる少なくとも１つを備える透明材料。
【請求項１９】
請求項１〜１１に記載の単層膜、請求項１６に記載の反射防止膜および請求項１７に記載の偏光子から選ばれる少なくとも１つをを備える光学物品。
【請求項２０】
請求項１８に記載の透明材料を備える表示装置。
【請求項２１】
請求項１〜１１、１６および１７のいずれかに記載の単層膜と基材から形成される積層体。
【発明の詳細な説明】
【技術分野】
【０００１】
本発明は、親水性組成物を重合して得られる架橋樹脂表面に微細凹凸構造を有する単層膜に関する。
【背景技術】
【０００２】
テレビや携帯電話などに用いられる表示装置やカメラレンズなどの光学素子、眼鏡レンズなどには通常、表面反射を低減して光の透過量を高めるために反射防止技術が施されている。近年、この反射防止技術によって形成される基材の、曇り、汚れに対する改善要求が高まってきている。【０００３】
曇りの問題を解決する方法として、反応性界面活性剤、アクリル系オリゴマーを含む防曇塗料により、親水性、吸水性を向上する方法が提案されている（例えば、非特許文献１参照。）。また、汚れの問題を解決する手段として、材料表面の親水性を向上させることによって、外壁等に付着した外気疎水性物質などの汚れを散水または降雨により浮き上がらせて除去する方法が提案されている（例えば、非特許文献２および３参照。）。【０００４】
また、基材の表面に架橋重合性モノマー組成物を塗布し紫外線照射量をコントロールして不完全に重合した架橋ポリマーを形成させ、次いで親水性モノマーを塗布し再び紫外線を照射する事により親水モノマーを架橋ポリマーの表面にブロックまたはグラフト重合させる親水性材料が提案されている（特許文献１および２を参照）。【０００５】
反射防止技術としては、たとえば、シリカなどの無機粒子やアクリルなどの有機微粒子から形成された薄膜を多数積層した反射防止多層膜を基材の表面に設ける方法が挙げられる。【０００６】
また、他の反射防止技術として、凹凸の周期が可視光の波長以下に制御された微細な凹凸パターンを基板表面に形成する方法が挙げられる。 (非特許文献４および５、特許文献４〜８を参照)。この方法はいわゆるモスアイ（Ｍｏｔｈｅｙｅ、蛾の目）構造の原理を利用したものであり、基板に入射した光に対する屈折率を凹凸の深さ方向に沿って入射媒体の屈折率から基板の屈折率まで連続的に変化させることによって反射防止したい波長域の反射を抑えている。凹凸パターンとしては、円錐や四角錐などの錐形体が例示されている。 (特許文献６〜８を参照)。【０００７】
しかしながら、上記の反射防止多層膜を基材の表面に設ける方法では、曇り防止の効果を得ることができず、また通常、真空蒸着法などを用いて成膜されるため、成膜時間が長くコストが高いという問題を抱えている。【０００８】
偏光膜として、ナノサイズの金属層が規則的に配列したワイヤーグリッド偏光板が知られている。このワイヤーグリッド偏光板として、基板表面に微細な凹凸パターンを形成し、その凹部に金属層を積層する方法が知られている（例えば特許文献１４および１５を参照。）これら方法の場合、金属層の密着性を向上させることなどを目的に、凹部は親水性とする処理が行われているか、その処理の方法は煩雑であり、コストが高いという問題を抱えている。【０００９】
反射型ワイヤーグリッド偏光子として、金属細線を平行に一定の間隔で並べたワイヤーグリッド偏光子が知られている。配列間隔によって反射する波長域が異なり、金属細線に平行に振動する光は反射し、金属細線と垂直に振動する光は透過する特性を有する。可視光線域になると金属細線の太さと配列間隔がナノメートルサイズとなり、可視光線域で機能するためには、可視光線の最小波長３８０nmの１/4である配列周期が必要となり、金属細線の配列周期は１００nm以下となる。この可視光線域反射型ワイヤーグリッド偏光子は基板表面にナノインプリント法などによって、凹凸状の配列構造を形成し凸面に導電性金属を蒸着法や特殊な印刷方法などによって形成される（例えば、特許文献１６を参照）。【００１０】
また、上記の微細な凹凸パターンを基材表面に形成する方法では、使用される基材にガラスや一般的なアクリル材料、フッ素コーティングが施された材料などが使用されるため十分な曇り防止効果を得られず、さらに微細な凹凸パターンに汚れが付着すると、微細な凹凸構造から汚れが取れなくなるといった問題を抱えている。【００１１】
上記課題を解決するため近年、微細な凹凸パターンを親水化することで表面に付着した指紋などの汚れを水拭きにより除去することができる光学素子が提案されている (特許文献９および１０を参照)。しかしこれらの方法で表面に付着した指紋などの汚れを水拭きにより除去するためには、微細な凹凸パターンを形成後、さらに表面をコロナ処理、プラズマ処理、ＳｉＯ2などを蒸着させるなどの表面処理が必要であり成膜工程が長くコストが高いという問題を抱えている。さらに無機粒子が最表面に付着しているため乾燥状態で表面を拭く際、滑り難く、拭き取り後は親水性が著しく低下する問題を抱えている。また、親水系樹脂を含んだ微細な凹凸パターンのみでは親水性が不十分であり汚れを水拭きにより除去する高い効果を得ることはできない。【００１２】
さらに上記提案されている防曇技術では最表面に親水性樹脂、親水性金属が存在するため最表面の表面エネルギーが高く、該表面を乾いた状態でガーゼ等により拭き取る際に滑らず拭き取り難いという問題と、拭き取った際に親水性が低下し防曇性、防汚性の耐久性が低いという問題を抱えている。【００１３】
本発明者らは、上記、曇り、汚れの問題を解決する手段として、特定のアニオン性親水基が膜内部から膜表面へ傾斜（偏析）し、表面付近にアニオン性親水基が高濃度で存在する単層膜を先に提案している（特許文献３）。しかしながら、本単層膜では反射防止効果を得ることは難しく、また偏光子となる表面構造を有していない。さらに、表面付近に親水基が高濃度で存在するため表面エネルギーが高く、滑り性が十分でない場合もあった。
【先行技術文献】
【特許文献】
【００１４】
【特許文献１】特開２００１−０９８００７号公報
【特許文献２】特開２０１１−２２９７３４号公報
【特許文献３】国際公開第２００７／０６４００３号公報
【特許文献４】特表２００１−５１７３１９号公報
【特許文献５】特開２００４−２０５９９０号公報
【特許文献６】特開２００４−２８７２３８号公報
【特許文献７】特開２００１−２７２５０５号公報
【特許文献８】特開２００２−２８６９０６号公報
【特許文献９】特開２０１１−２８２２９号公報
【特許文献１０】国際公開第２０１２／１３３９４６号公報
【特許文献１１】特開２００９−２１７２７８号公報
【特許文献１２】国際公開第２０１２／０１４８２９号公報
【特許文献１３】国際公開第２０１３／１８７３１１号公報
【特許文献１４】特開２００５−０７０４５６号
【特許文献１５】特開２００８−１０７３９２号
【特許文献１６】特開２０１４−１３９６６４号
【非特許文献】
【００１５】
【非特許文献１】東亜合成研究年報、ＴＲＥＮＤ１９９９年  ２月号、 ３９ ~ ４４貢
【非特許文献２】高分子, ４４ (５), ３０７貢
【非特許文献３】未来材料, ２ (１), ３６ ~ ４１貢
【非特許文献４】Ｂｅｒｎｈａｒｄ, Ｃ. Ｇ., Ｅｎｄｅａｖｏｕｒ, ２６, ７９ (１９６７)
【非特許文献５】Ｐ. Ｂ. ＣＬＡＰＨＡＭ, Ｍ. Ｃ. ＨＵＴＬＥＹ, Ｎａｔｕｒｅ, ２４４, ２８１−２８２  （１９７３）
【発明の概要】
【発明が解決しようとする課題】
【００１６】
本発明は、防曇性、防汚性に優れ、さらに防曇耐久性、防汚耐久性、滑り性にも優れ、反射防止機能を有する、あるいは、偏光子となる表面構造を有し得る、親水性の単層膜、および該単層膜を簡便に製造する方法を提供することを課題とする。
【課題を解決するための手段】
【００１７】
本発明者らは、上記課題を解決すべく検討を進めた結果、特定の親水基と重合性炭素−炭素二重結合を有する官能基とを有する化合物、および２個以上の（メタ）アクリロイル基を有する化合物を含む重合性組成物を硬化して得られる架橋樹脂、またはエポキシ基およびアルコキシシリル基から選ばれる少なくとも１つの基と特定の親水基とを有する共重合体およびその重合体を含む重合性組成物を硬化して得られる架橋樹脂からなり、その表面に特定の間隔で凹凸構造が形成された、親水基の濃度が特定の関係にある単層膜が、従来の親水性材料から得られる単層膜よりも滑り性が高く、耐久性に優れた曇り、汚れ防止機能を有する反射防止単層膜などの光学機能性単層膜を得られることを見出した。【００１８】
すなわち、本発明の単層膜は、表面に複数の凸部および複数の凹部からなる凹凸構造を有する単層膜であり、
上記複数の凸部のうち、互いに隣接する凸部の頂点間の距離が１ｎｍ〜８００ｎｍの範囲であり、
該単層膜が、アニオン性親水基およびカチオン性親水基から選ばれる１つ以上の親水基と、重合性炭素−炭素二重結合を有する１つ以上の官能基とを有する化合物（Ｉ）、および
重合性炭素−炭素二重結合を有する官能基を２つ以上有する化合物（ＩＩ）（ただし、水酸基は有してもよいが、アニオン性親水基、およびカチオン性親水基はいずれも有さない）を含む重合性組成物（Ａ）の架橋樹脂、またはエポキシ基およびアルコキシシリル基から選ばれる少なくとも１つの基とアニオン性親水基であるスルホン酸基とを有する共重合体およびその重合体を含む重合性組成物を硬化して得られる架橋樹脂からなり、
該単層膜のアニオン性親水基およびカチオン性親水基から選ばれる１つ以上の親水基の最表面濃度（Ｓａ１）と該単層膜１／２地点における親水基の深部濃度（Ｄａ１）との親水基濃度の傾斜度（Ｓａ１／Ｄａ１）が１．１以上である。【００１９】
上記単層膜は、上記化合物（Ｉ）、上記化合物（ＩＩ）、および溶解パラメーターσが９．１(ｃａｌ／ｃｍ3) 1/2以上の溶剤を含む重合性組成物（Ａ）から残存溶剤の量を１０％以下とした後に硬化して得られる架橋樹脂からなることが好ましい。【００２０】
また、本発明の単層膜は、表面に複数の凸部および複数の凹部からなる凹凸構造を有する単層膜であり、
上記複数の凸部のうち、互いに隣接する凸部の頂点間の距離が１ｎｍ〜８００ｎｍの範囲であり、
該単層膜が、アニオン性親水基、カチオン性親水基、および水酸基から選ばれる１つ以上の親水基と、重合性炭素−炭素二重結合を有する１つ以上の官能基とを有する化合物（Ｉ’）（ただし親水基が水酸基を有する基の場合は、重合性炭素−炭素二重結合を有する官能基は１つである。）、
重合性炭素−炭素二重結合を有する官能基を２つ以上有する化合物（ＩＩ）（ただし、水酸基は有してもよいが、アニオン性親水基、およびカチオン性親水基はいずれも有さない）、および
アニオン性親水基、カチオン性親水基、または２つ以上の水酸基を少なくとも有する親水部と有機残基からなる疎水部とを有する界面活性剤（ＩＩＩ）（ただし、重合性炭素−炭素二重結合を有さない。）を含む重合性組成物（Ｂ）の架橋樹脂からなり、
該単層膜のアニオン性親水基およびカチオン性親水基および水酸基から選ばれる少なくとも一つの親水基の最表面濃度（Ｓａ２）と該単層膜１／２地点における親水基の深部濃度（Ｄａ２）との親水基濃度の傾斜度（Ｓａ２／Ｄａ２）が１．１以上である。【００２１】
上記単層膜は、重合性組成物（Ｂ）を硬化して得られる架橋樹脂からなることが好ましい。【００２２】
上記単層膜の未硬化の重合性組成物（Ａ）または（Ｂ）からなる膜の表面に凹凸構造を付与する際には、該膜の表面が上記化合物（Ｉ’）またはアニオン性親水基、カチオン性親水基から選ばれる親水基１つ以上と、アミノ基、メルカプト基、および水酸基から選ばれる基１つ以上とを有する化合物（ＩＶ）により処理されていることが好ましい。【００２３】
上記複数の凸部のうちの任意の凸部の頂点と該凸部に最も近い他の凸部の頂点との距離をＰn、（上記単層膜中の）そのＰnの平均値をＰaveとし、凹凸構造の高さ方向の座標軸をｈ軸とし、凹部の最も低い点の高さをｈ＝０とし、上記任意の凸部の頂点の高さをｈ＝Ｈn、そのＨnの平均値をＨaveとしたとき、Ｈave/Ｐaveが０．１〜５．０の範囲である単層膜（１）は、例えば、上記単層膜を、反射防止機能を有する単層膜として使用する場合に好ましい。【００２４】
上記複数の凸部が錐体形状である単層膜（２）は、例えば、上記単層膜を反射防止機能を有する単層膜として使用する場合に好ましい。【００２５】
凹凸構造の高さ方向の座標軸をｈ軸、ｈ軸に対して垂直な面をｘｙ平面とし、
凹部の最も低い低点の高さをｈ’＝０、凸部の最も高い頂点の高さをｈ’＝Ｈとしたときに、すべての凸部の頂点はｈ＝Ｈの高さのｘｙ平面とほぼ１点で接し、すべての凹部の底点はｈ＝０の高さのｘｙ平面とほぼ１点で接する単層膜（３）は、例えば、上記単層膜を、反射防止機能を有する単層膜として使用する場合に好ましい。【００２６】
凹凸構造の上記凸部は階段状の側面を有する単層膜（４）は、例えば、上記単層膜を、反射防止機能を有する単層膜（１）として使用する場合に好ましい。【００２７】
上記複数の凸部のうちの任意の凸部の頂点と該凸部に最も近い他の凸部の頂点との距離をＰn、（上記単層膜中の）そのＰnの平均値をＰaveとし、任意の凸部の頂点から距離Ｐaveの範囲内に、３個〜６個の範囲の凹部の底点がある単層膜（５）は、例えば、上記単層膜を、反射防止機能を有する単層膜として使用する場合に好ましい。【００２８】
凹凸構造の高さ方向の座標軸をｈ軸、ｈ軸に対して垂直な面をｘｙ平面とし、凹部の最も低い低点の高さをｈ＝０、凸部の最も高い頂点の高さをｈ＝Ｈとしたときに、高さが０を超えＨ未満の範囲の任意の高さのｘｙ平面において、凸部の断面が円形状である単層膜（６）は、例えば、上記単層膜を、反射防止機能を有する単層膜として使用する場合に好ましい。【００２９】
凹凸構造の凸部が格子状に配列しており、凹凸構造の周期が２００ｎｍ以下であり、凸部の周期に占める比率が０．２５以上０．７６以下であり、凹凸構造の高さ方向の座標軸をｈ軸、ｈ軸に対して垂直な面をｘｙ平面とし、凹部の低い低点の高さをｈ＝０、凸部の高さをｈ＝Ｈとしたときに、Ｈが０．０５〜０．５μｍである単層膜（７）は、例えば、上記単層膜を偏光子となる表面構造を有し得る単層膜として使用する場合に好ましい。【００３０】
本発明の単層膜の製造方法は、上記重合性組成物（Ａ）から塗膜を形成する工程、
塗膜から溶剤を除去する工程、
凹凸構造に対応したパターンを有する成形型を塗膜表面に密着させ、凹凸構造を塗膜表面に転写する工程、
凹凸構造が形成された塗膜を硬化する工程、および
硬化して得られた膜より成形型を離型する工程を含むことを特徴とする。
また、本発明の単層膜の製造方法は、
上記重合性組成物（Ｂ）から塗膜を形成する工程、
凹凸構造に対応したパターンを有する成形型を塗膜表面に密着させ、凹凸構造を塗膜表面に転写する工程、
凹凸構造が形成された塗膜を硬化する工程、および
硬化して得られた膜より成形型を離型する工程を含むことを特徴とする。【００３１】
上記単層膜の製造方法では、上記化合物（Ｉ’）またはアニオン性親水基、カチオン性親水基から選ばれる親水基１つ以上と、アミノ基、メルカプト基、および水酸基から選ばれる基１つ以上とを有する化合物（ＩＶ）が、凹凸構造に対応したパターンを有する表面に塗布された成形型により、凹凸構造を塗膜表面に転写する工程が行われることが好ましい。【００３２】
上記単層膜の製造方法では、基材上に単層膜を形成することが好ましい一態様である。上記単層膜は該単層膜と基材から形成される積層体として使用できる。【００３３】
上記単層膜、典型的には単層膜（１）〜（６）は、反射防止膜として使用できる。【００３４】
上記単層膜、典型的には単層膜（７）は、その凸部または凹部に金属層を積層することにより偏光膜として使用できる。【００３５】
これら単層膜は該単層膜を備える透明材料として使用できる。該透明材料は、表示装置に用いることができる。これら記単層膜は、該単層膜を備える光学物品として使用できる。
【発明の効果】
【００３６】
本発明によれば、凹凸構造を制御することにより、防曇性、防汚性に優れる反射防止機能を有する単層膜および防曇性、防汚性に優れるワイヤーグリッド構造を有する単層膜が簡便に得られる。さらに、得られる単層膜は、従来の親水性材料からなる反射防止機能を有する単層膜と比較しても、防曇耐久性、防汚耐久性、滑り性にも優れる。
【図面の簡単な説明】
【００３７】
【図１】図１は実施例において、アニオン濃度の傾斜度（Ｓａ／Ｄａ）を測定するための試料調製の方法を示す略図である。
【図２】実施例１で得られた単層膜の表面を真上から見た写真（左側）および傾斜３０度の状態で見た写真（右側）である。
【図３】実施例１で得られた単層膜の断面を斜め方向から見た写真（左側）および真横から見た写真（右側）である。
【図４】実施例１４で得られた単層膜の表面を真上から見た写真である。
【発明を実施するための形態】
【００３８】
以下、本発明を詳細に説明する。なお、本明細書において、光学機能性単層膜とは、光学機能（例えば反射防止機能）を有する単層膜、さらにその膜に修飾（例えば金属層の積層）することにより光学機能を有し得る単層膜を意味する。同様に、光学機能性膜とは光学機能を有する膜、さらにその膜に修飾（例えば金属層の積層）することにより光学機能を有し得る膜を意味する。
【００３９】
本発明の親水性の単層膜は表面に複数の凸部および複数の凹部からなる凹凸構造を有しており、上記複数の凸部のうち、互いに隣接する凸部の頂点間の距離が１ｎｍ〜８００ｎｍの範囲であり、
該単層膜は、後述する重合性組成物（Ａ）または重合性組成物（Ｂ）を硬化して得られる架橋樹脂からなり、該単層膜のアニオン性親水基およびカチオン性親水基から選ばれる１つ以上の親水基の最表面濃度（Ｓａ）と単層膜膜厚１／２地点における親水基の深部濃度（Ｄａ）との親水基濃度の傾斜度（Ｓａ／Ｄａ）が１．１以上であることに特徴がある。
【００４０】
この特徴を有することにより、表面が高い表面エネルギーを有する高親水性の樹脂であっても、表面が平面である樹脂と比較して表面の接触面積が小さくなり摩擦抵抗を低減することができる考えられる。そのため高い表面エネルギーを有する樹脂であっても滑り性を付与することができる。また、上記単層膜は、その表面に化合物 （Ｉ）または（Ｉ’）に由来する親水基が高濃度で存在し、膜の深部は化合物（ＩＩ）に由来する架橋構造が高濃度で存在しているため、単層膜全体の硬度を、従来の親水基を有する化合物を使用して得た樹脂からなる親水性材料よりも硬くすることができる。従来の親水性樹脂からなる比較的組成が均一な膜表面に、微細な凹凸パターンを形成した膜よりも高い滑り性を示すと考えられる。
【００４１】
さらに、従来の表面が高親水性である樹脂からなる平滑な単層膜は、その表面全体を触れることができ、物体との摩擦や接触により最表面の親水基が欠落し親水性が低下する問題を抱えていたが、表面に凹凸パターンを有る高親水性樹脂からなる単層膜は、表面の凹部の部分が、物体と触れることが困難であるため、親水基が欠落することがほとんどなく高親水性の状態を維持できているものと考えられる。
【００４２】
上記最表面濃度とは、単層膜の凹凸構造の高さ方向の座標軸をｈ軸とし、上記任意の凸部の頂点の高さをｈ＝Ｈnとしたときに、その高さＨｎにおける親水基濃度のことを意味する。
上記親水基の最表面濃度（Ｓａ）と深部濃度（Ｄａ）は、所定の単層膜サンプルを斜めに切断し、単層膜の外気に接していた表面と、単層膜の膜厚１／２地点とにおける、アニオン性親水基（例えば、スルホン酸基、カルボキシル基、リン酸基など）、カチオン性親水基（例えば、４級アンモニム基など）、および水酸基を有する基の濃度を、飛行時間型２次イオン質量分析装置（ＴＯＦ−ＳＩＭＳ）を用いてフラグメントイオン強度としてそれぞれ測定して、その値（相対強度）から求める。
【００４３】
最表面濃度（Ｓａ）と、単層膜膜厚１／２地点における親水基の深部濃度（Ｄａ）との濃度比、Ｓａ／Ｄａが１．１を超えているということは、単層膜の最表面における親水基の濃度が、表面から膜厚１／２の深さにおける親水基の濃度よりも高いことを意味している（なお、以下、上記Ｓａ／Ｄａのことを親水基の傾斜度ということがある）。すなわち、上記親水基は、基材側の膜深部から表面まで分布をしているが、特に単層膜が外気と接する最表面に多く分布するように濃度差（傾斜度（親水基濃度比）（Ｓａ／Ｄａ））を有している。このような親水基の分布により、本発明の単層膜には高い表面親水性に基づく性能（例えば、防曇性、防汚性、セルフクリーニング性、帯電防止性、埃付着防止性など）が付与される。上記親水基の傾斜度（Ｓａ／Ｄａ）は、好ましくは１.２以上、より好ましくは１．３以上であり、さらに好ましくは１．５以上である。
【００４４】
単層膜の上記複数の凸部の形状としては、三角柱形状、四角柱形状等の多角柱形状、円柱形状、楕円形柱状などの柱形状、円錐形状、四角錐形状等の多角錐形状などの錐体形状、円錐台形状、四角錐台形状等の多角錐台形状などの錐台形状、半球形状などが挙げられる。なお、単層膜の表面に形成された凸部の最も高い部分が平面（例えば、四角柱形状または四角錐台形状の場合の長方形平面、円錐台形状の場合の円平面）の場合は、その平面部分の重心を頂点とする。
【００４５】
上記単層膜は、上述のようなる凹凸構造をその表面に有し、例えば、凹凸の周期が可視光の波長（おおよそ３８０ｎｍ〜７８０ｎｍ程度）以下に制御された微細な凹凸パターンが形成されると、単層膜に反射防止機能が付与される。また、上記単層膜は上述のようなる凹凸構造をその表面に有し、例えば、凹凸の周期がおおよそ２００ｎｍ以下に制御された微細な凹凸パターンを形成し、該凸部または凹部に金属層を積層することにより、単層膜に偏光機能が付与される。
【００４６】
また上記単層膜は上記凹凸構造を表面に有しかつ親水基の傾斜度が上述の条件を満たすことにより、さらに防曇耐久性、防汚耐久性、滑り性にも優れた単層膜となる。
【００４７】
上記単層膜の表面の凹凸構造における、互いに隣接する凸部の頂点間の距離は、１ｎｍ〜８００ｎｍの範囲であるが、単層膜の反射防止機能を発現させるためには、好ましくは１ｎｍ〜６００ｎｍの範囲、より好ましくは１０ｎｍ〜３００ｎｍの範囲、さらに好ましくは１００ｎｍ〜２００ｎｍの範囲である。また、単層膜を偏光子となる表面構造を有し得る単層膜として使用するためには、互いに隣接する凸部の頂点間の距離は、好ましくは１００〜２００ｎｍの範囲である。
【００４８】
単層膜を反射防止機能を有する膜として用いる場合、上記複数の凸部のうちの任意の凸部の頂点と該凸部に最も近い他の凸部の頂点との距離をＰn、（上記膜中の）そのＰnの平均値をＰaveとし、
凹凸構造の高さ方向の座標軸をｈ軸とし、凹部の最も低い点の高さをｈ＝０とし、上記任意の凸部の頂点の高さをｈ＝Ｈn、そのＨnの平均値をＨaveとしたとき、
Ｈave/Ｐave（以下、アスペクト比ともいう）が０．１〜５．０の範囲にあることが好ましく、０．５〜２．０の範囲であることがより好ましく、１．０〜１．５の範囲にあることが好ましい。アスペクト比が低すぎると、反射特性および透過特性が低下する傾向にあり、アスペクト比が高すぎると、凹凸構造を後述する成形型により作製する場合に、成形型の剥離特性が低下し、単層膜の表面に形成された所望の凹凸構造が破壊される可能性がある。
【００４９】
単層膜を、反射防止機能を有する膜として用いる場合、上記単層膜の凹凸構造の凸部は通常錐体形状をしており、好ましくは円錐形状である。
【００５０】
単層膜を、反射防止機能を有する膜として用いる場合、上記単層膜の凹凸構造の高さ方向の座標軸をｈ軸、ｈ軸に対して垂直な面をｘｙ平面とし、凹部の最も低い低点の高さをｈ’＝０、凸部の最も高い頂点の高さをｈ’＝Ｈとしたときに、すべての凸部の頂点はｈ＝Ｈの高さのｘｙ平面とほぼ１点で接し、すべての凹部の底点はｈ＝０の高さのｘｙ平面とほぼ１点で接することが好ましい。
【００５１】
本発明の単層膜を、反射防止機能を有する膜として用いる態様においては、上記凹部は、ｈ’＝Ｈ／２のｘｙ面に対して前記凸部とほぼ対称に配置されていることが好ましい。
【００５２】
本発明の単層膜を反射防止機能を有する膜として用いる態様においては、凹凸構造の上記凸部は階段状の側面を有することが好ましい。
【００５３】
本発明の単層膜を、反射防止機能を有する膜として用いる態様においては、凹凸構造の上記凹部の最深部は、実質的に点であることが好ましい。
【００５４】
本発明の単層膜を、反射防止機能を有する膜として用いる態様においては、上記複数の凸部のうちの任意の凸部の頂点と該凸部に最も近い他の凸部の頂点との距離をＰn、（上記単層膜中の）そのＰnの平均値をＰaveとし、
上記複数の凸部のうち、第一の凸部の頂点と該凸部に最も近い第二の凸部の頂点との距離をＰとし、第一の凸部の頂点から距離Ｐaveの範囲内に、３個〜６個の範囲の凹部の底点があることが好ましい。
【００５５】
本発明の単層膜を偏光子となる表面構造を有し得る膜として用いる態様においては、凹凸構造の凸部が格子状に配列していることが好ましい。また、凸部の形状としては、四角柱形状または四角錐台形状など頂部が長方形の平面に含まれている形状であることが好ましい。
【００５６】
本発明の単層膜を偏光子となる表面構造を有し得る膜として用いる態様においては、凹凸構造の周期は２００ｎｍ以下であることが好ましく、１００ｎｍ以下であることがより好ましい。
【００５７】
本発明の単層膜を偏光子となる表面構造を有し得る膜として用いる態様においては、凹凸構造の高さ方向の座標軸をｈ軸、ｈ軸に対して垂直な面をｘｙ平面とし、凹部の低い低点の高さをｈ＝０、凸部の高さをｈ＝Ｈとしたときに、Ｈが０．０５〜０．５μｍであることが好ましく、０．０５〜０．３μｍであることがより好ましい。
【００５８】
本発明で得られる親水性の単層膜は、親水性が高い方が好ましく、水接触角は通常５０°以下であり、好ましくは３０°以下であり、より好ましくは２０°以下、さらに好ましくは１０°以下である。
【００５９】
水接触角が上記数値以下の単層膜は、親水性が高く、水となじみ（濡れ）やすく親水性材料として優れる。そのため、例えば、防曇性、防汚性、セルフクリーニング性、帯電防止性、ほこり付着防止性が必要な用途に有用である。例えば、水接触角が上記数値以下の単層膜は、膜表面に水滴が広がり水膜を形成させることができるため防曇効果に優れ、汚れがついた場合でも水が汚れとコーティング面の間に入り込み汚れを浮かせて除去することができるため防汚効果に優れている。さらに親水性の単層膜は、水が広がることにより蒸発面積が拡大し、蒸発速度が向上して乾燥が早くなる。
【００６０】
また、本発明の単層膜は親水性基を高濃度で表面に偏析（集中化）させているため、偏析させていない従来の親水性の被膜に比べて帯電防止性に優れる。
【００６１】
上記水接触角が３０°以下、好ましくは２０°以下、より好ましくは１０°以下である。かかる場合は、本発明の親水性の単層膜は、防曇性、防汚性、速乾性、帯電防止性に優れ、特に好ましく用いられる。なお、上記水接触角は通常０°以上である。
【００６２】
また、本発明の単層膜は、親水性を高める等の観点から、未硬化の重合性組成物（Ａ）または（Ｂ）からなる膜の表面に凹凸構造を付与する際には、該膜の表面が親水性と重合性組成物への反応性を併せもつ後述する化合物（Ｉ’）または化合物（ＩＶ）により処理されていることが好ましい。なお、本発明における未硬化とは、その重合性組成物（Ａ）または（Ｂ）に含まれる重合性炭素−炭素二重結合がほぼ完全に反応していない状態を意味し、望ましくは該重合性組成物に含まれる重合性炭素−炭素二重結合の反応率が、好ましくは６０ｍｏｌ％以下、より好ましくは４０ｍｏｌ％以下である状態である。このような処理の具体的方法は、後述する単層膜の製造方法の部分で詳細に説明する。
【００６３】
［重合性組成物］
本発明の上記単層膜は、重合性組成物、例えば、重合性組成物（Ａ）または重合性組成物（Ｂ）から得られる。このような重合性組成物を用いて単層膜を作製することにより、防曇性、防汚性に優れ、反射防止機能、偏光機能などの光学機能を有し、あるいは有し得、従来の親水性材料からなる反射防止機能、偏光機能などの光学機能を有する、あるいは有し得る単層膜と比較しても、防曇耐久性、防汚耐久性、滑り性にも優れる単層膜が得られる。
【００６４】
重合性組成物（Ａ）は、アニオン性親水基およびカチオン性親水基から選ばれる１つ以上の親水基と、重合性炭素−炭素二重結合を有する１つ以上の官能基とを有する化合物（Ｉ）、および重合性炭素−炭素二重結合を有する官能基を２つ以上有する化合物（ＩＩ）（ただし、水酸基は有してもよいが、アニオン性親水基、およびカチオン性親水基はいずれも有さない）を含むことを特徴とし、
重合性組成物（Ｂ）は、アニオン性親水基、カチオン性親水基、および水酸基から選ばれる１つ以上の親水基と、重合性炭素−炭素二重結合を有する１つ以上の官能基とを有する化合物（Ｉ’）（ただし親水基が水酸基を有する基の場合は、重合性炭素−炭素二重結合を有する官能基は１つである。）、
重合性炭素−炭素二重結合を有する官能基を２つ以上有する化合物（ＩＩ）（ただし、水酸基は有してもよいが、アニオン性親水基、およびカチオン性親水基はいずれも有さない）、および
アニオン性親水基、カチオン性親水基、または２つ以上の水酸基を少なくとも有する親水部と有機残基からなる疎水部とを有する界面活性剤（ＩＩＩ）（ただし、重合性炭素−炭素二重結合を有さない。）を含むことを特徴とする。
【００６５】
上記組成物（Ａ）に含まれる化合物（Ｉ）は、アニオン性親水基およびカチオン性親水基から選ばれる１つ以上の親水基と、重合性炭素−炭素二重結合を有する１つ以上の官能基とを有することを特徴とする。このような親水基と炭素−炭素二重結合を有する官能基とを有する化合物が含まれる組成物を硬化することにより、得られる硬化物に親水性が付与され得る。
【００６６】
上記アニオン性親水基としては、例えば、スルホン酸基、カルボキシル基、リン酸基、Ｏ−硫酸基（−Ｏ−ＳＯ3−）、およびＮ−硫酸基（−ＮＨ−ＳＯ3−）などが挙げられる。これらアニオン性親水基の中でも、スルホン酸基、カルボキシル基、およびリン酸基が好ましく、表面の親水性が高くなる点で、スルホン酸基がより好ましい。
【００６７】
上記アニオン性親水基は塩の形になって上記化合物（Ｉ）に含まれていてもよい。
【００６８】
したがって、典型的には、スルホン酸基は下記式（α）、カルボキシル基は下記式（β）、リン酸基は、下記式（γ１）または（γ２）の形で化合物（Ｉ）に含まれていればよい。
−ＳＯ3Ｚ  （α）    −ＣＯＯＺ（β）    −ＯＰ＝Ｏ（ＯＺ）2（γ１）    （−Ｏ）2Ｐ＝Ｏ（ＯＺ）1（γ２）
上記式（α）〜（γ２）中、Ｚは、水素イオン、アンモニウムイオン、アルカリ金属イオン、および１／２原子のアルカリ土類金属選ばれる少なくとも１つの１価カチオンである。
【００６９】
なお、本発明でいうアンモニウムイオンとは、アンモニア、１級アミン、２級アミンまたは３級アミンに水素イオンが結合してできた陽イオンである。上記アンモニウムイオンとしては、親水性の観点からは、アンモニアおよび炭素数の少ないアミンに水素イオンが結合した陽イオンが好ましく、アンモニアに水素イオンが結合して形成されるアンモニウムイオン、メチルアンモニウムがより好ましい。
【００７０】
上記アルカリ金属としては、例えば、リチウム、ナトリウム、カリウム、ルビジウムなどが挙げられる。
【００７１】
上記アルカリ土類金属としては、例えば、ベリリウム、マグネシウム、カルシウム、ストロンチウム、バリウムなどが挙げられる。
【００７２】
上記Ｚの中でもアルカリ金属イオンが好ましく、ナトリウムイオン、カリウムイオン、およびルビジウムイオンがより好ましい。
【００７３】
上記カチオン性親水基としては、例えば、４級アンモニウム基、ベタイン基、およびアミンオキシド基などが挙げられる。これらカチオン性親水基の中でも、４級アンモニウム基およびベタイン基が好ましい。
【００７４】
上記化合物（Ｉ）が有する親水基としては、アニオン性親水基が好ましい。
【００７５】
重合性炭素−炭素二重結合を有する官能基としては、その官能基がラジカル重合またはイオン重合可能であれば特に制限はないが、例えば、アクリロイル基、メタクリロイル基、アクリロイルオキシ基、メタクリロイルオキシ基、アクリロイルチオ基、メタクリロイルチオ基、アクリルアミド基、メタクリルアミド基、アリル基、ビニル基、イソプロペニル基、マレイル基（−ＣＯ−ＣＨ＝ＣＨ−ＣＯ−）、イタコニル基（−ＣＯ−ＣＨ＝ＣＨ−ＣＯ−）、およびスチリル基などが挙げられる。なお、本明細書中、アクリロイルとメタクリロイルとを総称して（メタ）アクリロイル、アクリロイルオキシとメタクリロイルオキシとを総称して（メタ）アクリロイルオキシ、アクリロイルチオとメタクリロイルチオとを総称して（メタ）アクリロイルチオ、アクリルアミドとメタクリルアミドとを総称して（メタ）アクリルアミドと称することもある。
【００７６】
上記化合物（Ｉ）としては、下記一般式（１００）で表される化合物が好ましい。
【００７７】
【化１】
2016143778.tif 000003
【００７８】
上記式（１００）中、Ａは重合性炭素−炭素二重結合を有する官能基を１〜５個有する炭素数２〜１００の有機基を表し、ＣＤは、下記一般式（１０１）〜（１１０）から選ばれる少なくとも１つの親水基を含む基を表し、ｎはＣＤに結合するＡの数であり、１または２を表し、ｎ０はＡに結合するＣＤの数であり、１〜５の整数を表す。
【００７９】
上記ＣＤとなる、アニオン性親水基を含む基としては、例えば、下記一般式（１０１）〜（１０７）で表される親水基が挙げられる。
【００８０】
【化２】
2016143778.tif 000004
【００８１】
上記式（１０１）中、Ｍは水素原子、アルカリ金属、１／２原子のアルカリ土類金属、またはアンモニウムイオンを表し、＃１は式（１００）のＡに含まれる炭素原子に結合する結合手を表す。
【００８２】
【化３】
2016143778.tif 000005
【００８３】
上記式（１０２）中、Ｍは水素原子、アルカリ金属、１／２原子のアルカリ土類金属、またはアンモニウムイオンを表し、＃１は式（１００）のＡに含まれる炭素原子に結合する結合手を表す。
【００８４】
【化４】
2016143778.tif 000006
【００８５】
上記式（１０３）中、Ｍは水素原子、アルカリ金属、１／２原子のアルカリ土類金属、またはアンモニウムイオンを表し、＃１は式（１００）のＡに含まれる炭素原子に結合する結合手を表す。
【００８６】
【化５】
2016143778.tif 000007
【００８７】
上記式（１０４）中、Ｍは水素原子、アルカリ金属、１／２原子のアルカリ土類金属、アンモニウムイオン、およびアミンイオンを表し、＃１は式（１００）のＡに含まれる炭素原子に結合する結合手を表す。
【００８８】
【化６】
2016143778.tif 000008
【００８９】
上記式（１０５）中、ｒ5およびｒ6は、独立して水素原子、メチル基、エチル基、または水酸基を表し、ｎ５０は０〜５の整数を表し、Ｘは、−Ｏ−，−Ｓ−，−ＮＨ−，または−ＮＣＨ3−を表し、Ｍは水素原子、アルカリ金属、１／２原子のアルカリ土類金属、またはアンモニウムイオンを表し、＃１は式（１００）のＡに含まれる炭素原子に結合する結合手を表す。
【００９０】
【化７】
2016143778.tif 000009
【００９１】
上記式（１０６）中、Ｘは、−Ｏ−，−Ｓ−，−ＮＨ−，または−ＮＣＨ3−を表し、Ｍは水素原子、アルカリ金属、１／２原子のアルカリ土類金属、またはアンモニウムイオンを表し、＃１は式（１００）のＡに含まれる炭素原子に結合する結合手を表す。
【００９２】
【化８】
2016143778.tif 000010
【００９３】
上記式（１０７）中、Ｍは水素原子、アルカリ金属、１／２原子のアルカリ土類金属、またはアンモニウムイオンを表し、＃１は式（１００）のＡに含まれる炭素原子に結合する結合手を表す。
【００９４】
上記ＣＤとなる、カチオン性親水基を含む基としては、例えば、下記一般式（１０８）〜（１１０）で表される親水基が挙げられる。
【００９５】
【化９】
2016143778.tif 000011
【００９６】
上記式（１０８）中、Ａ（−）は、ハロゲンイオン、蟻酸イオン、酢酸イオン、硫酸イオン、硫酸水素イオン、燐酸イオン、または燐酸水素イオンを表し、Ｒ6〜Ｒ8は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃１は式（１００）のＡに含まれる炭素原子に結合する結合手を表す。
【００９７】
【化１０】
2016143778.tif 000012
【００９８】
上記式（１０９）中、Ａ（−）は、ハロゲンイオン、蟻酸イオン、酢酸イオン、硫酸イオン、硫酸水素イオン、燐酸イオン、または燐酸水素イオンを表し、Ｒ6〜Ｒ8は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃１は式（１００）のＡに含まれる炭素原子に結合する結合手を表す。
【００９９】
【化１１】
2016143778.tif 000013
【０１００】
上記式（１１０）中、Ｒ6〜Ｒ7は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃１は式（１００）のＡに含まれる炭素原子に結合する結合手を表す。
【０１０１】
上記式（１００）中のＡとしては、下記一般式（１１１）〜（１２１）で表される重合性炭素−炭素二重結合を有する官能基を１つまたは２つ有する炭素数２〜１００の有機基が好ましい。
【０１０２】
【化１２】
2016143778.tif 000014
【０１０３】
上記式（１１１）中、Ｘは、−Ｏ−，−Ｓ−，−ＮＨ−，または−ＮＣＨ3−を表し、ｒは水素原子またはメチル基を表し、ｒ1〜ｒ4は、それぞれ独立して、水素原子、メチル基、エチル基、または水酸基を表し、ｍ１は０〜１０の整数を表し、ｎ１は０〜１００の整数を表し、＃２は上記一般式（１０１）〜（１１０）で表される基から選ばれる少なくとも１つの基に含まれる＃１に結合する結合手を表す。
【０１０４】
【化１３】
2016143778.tif 000015
【０１０５】
上記式（１１２）中、Ｘは、−Ｏ−，−Ｓ−，−ＮＨ−，または−ＮＣＨ3−を表し、ｒは水素原子またはメチル基を表し、ｒ1〜ｒ6は、独立して、水素原子、メチル基、エチル基、水酸基を表し、ｒ7およびｒ8は、独立して、水素原子、メチリデン基、メチル基、エチル基、または水酸基を表し、ｒ5およびｒ6が結合する炭素原子とｒ7およびｒ8が結合する炭素原子との結合は、単結合でも、二重結合でもよく、ｍ１およびｍ３は独立して０〜１０の整数を表し、ｎ１は０〜１００の整数を表し、＃２は上記一般式（１０１）〜（１１０）で表される基から選ばれる少なくとも１つの基に含まれる＃１に結合する結合手を表す。
【０１０６】
【化１４】
2016143778.tif 000016
【０１０７】
上記式（１１３）中、Ｘは、−Ｏ−，−Ｓ−，−ＮＨ−，または−ＮＣＨ3−を表し、ｒは水素原子またはメチル基を表し、ｒ1〜ｒ4は、独立して、水素原子、メチル基、エチル基、または水酸基を表し、ｍ２は０〜５の整数を表し、ｍ１は０〜１０の整数を表し、ｎ０は１〜５の整数を表し、ｎ１は０〜１００の整数を表し、＃２は上記一般式（１０１）〜（１１０）で表される基から選ばれる少なくとも１つの基に含まれる＃１に結合する結合手を表す。
【０１０８】
【化１５】
2016143778.tif 000017
【０１０９】
上記式（１１４）中、ｒは水素原子またはメチル基を表し、ｒ1およびｒ2は、独立して、水素原子、メチル基、エチル基、または水酸基を表し、ｍ１は０〜１０の整数を表し、＃２は上記一般式（１０１）〜（１１０）で表される基から選ばれる少なくとも１つの基に含まれる＃１に結合する結合手を表す。
【０１１０】
【化１６】
2016143778.tif 000018
【０１１１】
上記式（１１５）中、ｒは水素原子またはメチル基を表し、ｒ1およびｒ2は、独立して、水素原子、メチル基、エチル基、または水酸基を表し、ｍ１は０〜１０の整数、ｍ２は、独立して、０〜５の整数を表し、ｎ０は１〜５の整数を表し、＃２は上記一般式（１０１）〜（１１０）で表される基から選ばれる少なくとも１つの基に含まれる＃１に結合する結合手を表す。
【０１１２】
【化１７】
2016143778.tif 000019
【０１１３】
上記式（１１６）中、ｒ1およびｒ2は、独立して、水素原子、メチル基、エチル基、または水酸基を表し、＃２は上記一般式（１０１）〜（１１０）で表される基から選ばれる少なくとも１つの基に含まれる＃１に結合する結合手を表す。
【０１１４】
【化１８】
2016143778.tif 000020
【０１１５】
上記式（１１７）中、ｒ1は水素原子、メチル基、エチル基、または水酸基を表し、＃２は上記一般式（１０１）〜（１１０）で表される基から選ばれる少なくとも１つの基に含まれる＃１に結合する結合手を表す。
【０１１６】
【化１９】
2016143778.tif 000021
【０１１７】
上記式（１１８）中、Ｘは、−Ｏ−，−Ｓ−，−ＮＨ−，または−ＮＣＨ3−を表し、ｒおよびｒ０は、独立して、水素原子またはメチル基を表し、ｒ5およびｒ6は、独立して、水素原子、メチル基、エチル基、または水酸基を表し、Ｒ10は、水素原子、炭素数１〜１０のアルキル基、炭素数３〜１０のシクロアルキル基、フェニル基、ベンジル基、水酸基、ヒドロキシメチル、またはヒドロキシエチルを表し、ｍ０は１〜１０の整数を表し、＃２は上記一般式（１０１）〜（１１０）で表される基から選ばれる少なくとも１つの基に含まれる＃１に結合する結合手を表す。
【０１１８】
【化２０】
2016143778.tif 000022
【０１１９】
上記式（１１９）中、Ｘは、−Ｏ−，−Ｓ−，−ＮＨ−，または−ＮＣＨ3−を表し、ｒは、独立して、水素原子またはメチル基を表し、ｒ5およびｒ6は、独立して、水素原子、メチル基、エチル基、または水酸基を表し、ｒ7およびｒ8は、独立して、水素原子、メチリデン基、メチル基、エチル基、または水酸基を表し、ｒ5およびｒ6が結合する炭素原子とｒ7およびｒ8が結合する炭素原子との結合は、単結合でも、二重結合でもよく、ｍ１は０〜１０の整数を表し、＃２は上記一般式（１０１）〜（１１０）で表される基から選ばれる少なくとも１つの基に含まれる＃１に結合する結合手を表す。
【０１２０】
【化２１】
2016143778.tif 000023
【０１２１】
上記式（１２０）中、Ｘは、−Ｏ−，−Ｓ−，−ＮＨ−，または−ＮＣＨ3−を表し、ｒは、独立して、水素原子またはメチル基を表し、ｒ5およびｒ6は、独立して、水素原子、メチル基、エチル基、または水酸基を表し、ｒ7およびｒ8は、独立して、水素原子、メチリデン基、メチル基、エチル基、または水酸基を表し、ｒ5およびｒ6が結合する炭素原子とｒ7およびｒ8が結合する炭素原子との結合は、単結合でも、二重結合でもよく、ｍ１は０〜１０の整数を表し、＃２は上記一般式（１０１）〜（１１０）で表される基から選ばれる少なくとも１つの基に含まれる＃１に結合する結合手を表す。
【０１２２】
【化２２】
2016143778.tif 000024
【０１２３】
上記式（１２１）中、Ｘは、−Ｏ−，−Ｓ−，−ＮＨ−，または−ＮＣＨ3−を表し、ｒは、独立して、水素原子またはメチル基を表し、ｒ5およびｒ6は、独立して、水素原子、メチル基、エチル基、または水酸基を表し、ｒ7およびｒ8は、独立して、水素原子、メチリデン基、メチル基、エチル基、または水酸基を表し、ｒ5およびｒ6が結合する炭素原子とｒ7およびｒ8が結合する炭素原子との結合は、単結合でも、二重結合でもよく、ｍ１は０〜１０の整数を表し、＃２は上記一般式（１０１）〜（１１０）で表される基から選ばれる少なくとも１つの基に含まれる＃１に結合する結合手を表す。
【０１２４】
上記化合物（Ｉ）となるアニオン性親水基を有する化合物としては、下記一般式（Ｉａ）〜（Ｉｌ）で表される化合物が好ましい。
【０１２５】
【化２３】
2016143778.tif 000025
【０１２６】
上記式（Ｉａ）中、Ｘは、−Ｏ−，−Ｓ−，−ＮＨ−，または−ＮＣＨ3−を表し、ｒは水素原子またはメチル基を表し、ｒ1〜ｒ4は、それぞれ独立して、水素原子、メチル基、エチル基、または水酸基を表し、ｍ１は０〜１０の整数を表し、ｎ１は０〜１００の整数を表し、Ｍは、水素イオン、アンモニウムイオン、アルカリ金属イオン、または１／２原子のアルカリ土類金属イオンを表す。
【０１２７】
上記一般式（Ｉａ）で表される化合物としては、例えば、１−（メタ）アクリロイルオキシメチルスルホン酸、１−（メタ）アクリロイルオキシメチルスルホン酸ナトリウム、１−（メタ）アクリロイルオキシメチルスルホン酸カリウム、２−（メタ）アクリロイルオキシエチルスルホン酸、２−（メタ）アクリロイルオキシエチルスルホン酸ナトリウム、２−（メタ）アクリロイルオキシエチルスルホン酸カリウム、２−（メタ）アクリロイルチオエチルスルホン酸、２−（メタ）アクリロイルチオエチルスルホン酸ナトリウム、２−（メタ）アクリロイルチオエチルスルホン酸カリウム、３−（メタ）アクリロイルオキシプロピルスルホン酸、３−（メタ）アクリロイルオキシプロピルスルホン酸リチウム、３−（メタ）アクリロイルオキシプロピルスルホン酸ナトリウム、３−（メタ）アクリロイルオキシプロピルスルホン酸カリウム、３−（メタ）アクリロイルオキシプロピルスルホン酸ルビジウム、３−（メタ）アクリロイルオキシプロピルスルホン酸アンモニウム、３−（メタ）アクリロイルオキシプロピルスルホン酸マグネシウム、３−（メタ）アクリロイルオキシプロピルスルホン酸カルシウム、２−（メタ）アクリロイルオキシプロピルスルホン酸、２−（メタ）アクリロイルオキシプロピルスルホン酸リチウム、２−（メタ）アクリロイルオキシプロピルスルホン酸ナトリウム、２−（メタ）アクリロイルオキシプロピルスルホン酸カリウム、２−（メタ）アクリロイルオキシプロピルスルホン酸ルビジウム、２−（メタ）アクリロイルオキシプロピルスルホン酸アンモニウム、２−（メタ）アクリロイルオキシプロピルスルホン酸マグネシウム、２−（メタ）アクリロイルオキシプロピルスルホン酸カルシウム、３−（メタ）アクリロイルオキシ−２−ヒドロキシプロピル−１−スルホン酸、３−（メタ）アクリロイルオキシ−２−ヒドロキシプロピル−１−スルホン酸リチウム、３−（メタ）アクリロイルオキシ−２−ヒドロキシプロピル−１−スルホン酸ナトリウム、３−（メタ）アクリロイルオキシ−２−ヒドロキシプロピル−１−スルホン酸カリウム、３−（メタ）アクリロイルオキシ−２−ヒドロキシプロピル−１−スルホン酸ルビジウム、３−（メタ）アクリロイルオキシ−２−ヒドロキシプロピル−１−スルホン酸アンモニウム、３−（メタ）アクリロイルオキシ−２−ヒドロキシプロピル−１−スルホン酸マグネシウム、３−（メタ）アクリロイルオキシ−２−ヒドロキシプロピル−１−スルホン酸カルシウム、４−（メタ）アクリロイルオキシブチルスルホン酸、４−（メタ）アクリロイルオキシブチルスルホン酸リチウム、４−（メタ）アクリロイルオキシブチルスルホン酸ナトリウム、４−（メタ）アクリロイルオキシブチルスルホン酸カリウム、４−（メタ）アクリロイルオキシブチルスルホン酸ルビジウム、４−（メタ）アクリロイルオキシブチルスルホン酸アンモニウム、４−（メタ）アクリロイルオキシブチルスルホン酸マグネシウム、４−（メタ）アクリロイルオキシブチルスルホン酸カルシウム、５−（メタ）アクリロイルオキシ−３−オキサペンチルスルホン酸、５−（メタ）アクリロイルオキシ−３−オキサペンチルスルホン酸ナトリウム、５−（メタ）アクリロイルオキシ−３−オキサペンチルスルホン酸カリウム、５−（メタ）アクリロイルオキシ−３−オキサペンチルスルホン酸ルビジウム、５−（メタ）アクリロイルオキシ−３−オキサペンチルスルホン酸アンモニウム、５−（メタ）アクリロイルオキシ−３−オキサペンチルスルホン酸マグネシウム、５−（メタ）アクリロイルオキシ−３−オキサペンチルスルホン酸カルシウム、５−（メタ）アクリロイルオキシ−３−チアペンチルスルホン酸、５−（メタ）アクリロイルオキシ−３−チアペンチルスルホン酸ナトリウム、５−（メタ）アクリロイルオキシ−３−チアペンチルスルホン酸カリウム、５−（メタ）アクリロイルオキシ−３−チアペンチルスルホン酸ルビジウム、５−（メタ）アクリロイルオキシ−３−チアペンチルスルホン酸アンモニウム、５−（メタ）アクリロイルオキシ−３−チアペンチルスルホン酸マグネシウム、５−（メタ）アクリロイルオキシ−３−チアペンチルスルホン酸カルシウム、６−（メタ）アクリロイルオキシヘキシルスルホン酸、６−（メタ）アクリロイルオキシヘキシルスルホン酸リチウム、６−（メタ）アクリロイルオキシヘキシルスルホン酸ナトリウム、６−（メタ）アクリロイルオキシヘキシルスルホン酸カリウム、６−（メタ）アクリロイルオキシヘキシルスルホン酸ルビジウム、６−（メタ）アクリロイルオキシヘキシルスルホン酸アンモニウム、６−（メタ）アクリロイルオキシヘキシルスルホン酸マグネシウム、６−（メタ）アクリロイルオキシヘキシルスルホン酸カルシウム、８−（メタ）アクリロイルオキシ−３，６−ジオキサオクチルスルホン酸、８−（メタ）アクリロイルオキシ−３，６−ジオキサオクチルスルホン酸ナトリウム、８−（メタ）アクリロイルオキシ−３，６−ジオキサオクチルスルホン酸カリウム、８−（メタ）アクリロイルオキシ−３，６−ジオキサオクチルスルホン酸ルビジウム、８−（メタ）アクリロイルオキシ−３，６−ジオキサオクチルスルホン酸アンモニウム、８−（メタ）アクリロイルオキシ−３，６−ジオキサオクチルスルホン酸マグネシウム、８−（メタ）アクリロイルオキシ−３，６−ジオキサオクチルスルホン酸カルシウム、
（メタ）アクリルアミドメチルスルホン酸、（メタ）アクリルアミドメチルスルホン酸
ナトリウム、（メタ）アクリルアミドメチルスルホン酸カリウム、（メタ）アクリルチオメチルスルホン酸、（メタ）アクリルチオメチルスルホン酸ナトリウム、（メタ）アクリルチオメチルスルホン酸カリウム、（メタ）アクリルチオメチルスルホン酸ビジウム、（メタ）アクリルチオメチルスルホン酸アンモニウム、（メタ）アクリルチオメチルスルホン酸マグネシウム、（メタ）アクリルチオメチルスルホン酸カルシウム、２−（メタ）アクリルチオエチルスルホン酸、２−（メタ）アクリルチオエチルスルホン酸ナトリウム、２−（メタ）アクリルチオエチルスルホン酸カリウム、２−（メタ）アクリルチオエチルスルホン酸ビジウム、２−（メタ）アクリルチオエチルスルホン酸アンモニウム、２−（メタ）アクリルチオエチルスルホン酸マグネシウム、２−（メタ）アクリルチオエチルスルホン酸カルシウム、３−（メタ）アクリルチオプロピルスルホン酸、３−（メタ）アクリルチオプロピルスルホン酸ナトリウム、３−（メタ）アクリルチオプロピルスルホン酸カリウム、３−（メタ）アクリルチオプロピルスルホン酸ビジウム、３−（メタ）アクリルチオプロピルスルホン酸アンモニウム、３−（メタ）アクリルチオプロピルスルホン酸マグネシウム、３−（メタ）アクリルチオプロピルスルホン酸カルシウム、（メタ）アクリルアミドメチルスルホン酸、（メタ）アクリルアミドメチルスルホン酸ナトリウム、（メタ）アクリルアミドメチルスルホン酸カリウム、（メタ）アクリルアミドメチルスルホン酸ビジウム、（メタ）アクリルアミドメチルスルホン酸アンモニウム、（メタ）アクリルアミドメチルスルホン酸マグネシウム、（メタ）アクリルアミドメチルスルホン酸カルシウム、２−（メタ）アクリルアミドエチルスルホン酸、２−（メタ）アクリルアミドエチルスルホン酸ナトリウム、２−（メタ）アクリルアミドエチルスルホン酸カリウム、２−（メタ）アクリルアミドエチルスルホン酸ビジウム、２−（メタ）アクリルアミドエチルスルホン酸アンモニウム、２−（メタ）アクリルアミドエチルスルホン酸マグネシウム、２−（メタ）アクリルアミドエチルスルホン酸カルシウム、２−（メタ）アクリルアミド−Ｎ−メチル−エチルスルホン酸、２−（メタ）アクリルアミド−Ｎ−メチル−エチルスルホン酸ナトリウム、２−（メタ）アクリルアミド−Ｎ−メチル−エチルスルホン酸カリウム、２−（メタ）アクリルアミド−Ｎ−メチル−エチルスルホン酸ビジウム、２−（メタ）アクリルアミド−Ｎ−メチル−エチルスルホン酸アンモニウム、２−（メタ）アクリルアミド−Ｎ−メチル−エチルスルホン酸マグネシウム、２−（メタ）アクリルアミド−Ｎ−メチル−エチルスルホン酸カルシウム、３−（メタ）アクリルアミドプロピル−１−スルホン酸、３−（メタ）アクリルアミドプロピル−１−スルホン酸ナトリウム、３−（メタ）アクリルアミドプロピル−１−スルホン酸カリウム、３−（メタ）アクリルアミドプロピル−１−スルホン酸ビジウム、３−（メタ）アクリルアミドプロピル−１−スルホン酸アンモニウム、３−（メタ）アクリルアミドプロピル−１−スルホン酸マグネシウム、３−（メタ）アクリルアミドプロピル−１−スルホン酸カルシウム、２−（メタ）アクリルアミドプロピル−１−スルホン酸、２−（メタ）アクリルアミドプロピル−１−スルホン酸ナトリウム、２−（メタ）アクリルアミドプロピル−１−スルホン酸カリウム、２−（メタ）アクリルアミドプロピル−１−スルホン酸ビジウム、２−（メタ）アクリルアミドプロピル−１−スルホン酸アンモニウム、２−（メタ）アクリルアミドプロピル−１−スルホン酸マグネシウム、２−（メタ）アクリルアミドプロピル−１−スルホン酸カルシウム、２−（メタ）アクリルアミド−２−メチル−プロパンスルホン酸（（メタ）アクリルアミド−ｔ−ブチルスルホン酸）、２−（メタ）アクリルアミド−２−メチル−プロパンスルホン酸ナトリウム（（メタ）アクリルアミド−ｔ−ブチルスルホン酸ナトリウム）、２−（メタ）アクリルアミド−２−メチル−プロパンスルホン酸カリウム（（メタ）アクリルアミド−ｔ−ブチルスルホン酸カリウム）、（（メタ）アクリルアミド−ｔ−ブチルスルホン酸ナトリウム）、２−（メタ）アクリルアミド−２−メチル−プロパンスルホン酸ビジウム（（メタ）アクリルアミド−ｔ−ブチルスルホン酸ビジウム）、２−（メタ）アクリルアミド−２−メチル−プロパンスルホン酸アンモニウム（（メタ）アクリルアミド−ｔ−ブチルスルホン酸アンモニウム）、２−（メタ）アクリルアミド−２−メチル−プロパンスルホン酸マグネシウム（（メタ）アクリルアミド−ｔ−ブチルスルホン酸マグネシウム）、２−（メタ）アクリルアミド−２−メチル−プロパンスルホン酸カルシウム（（メタ）アクリルアミド−ｔ−ブチルスルホン酸カルシウム）などが挙げられる。
【０１２８】
【化２４】
2016143778.tif 000026
【０１２９】
上記式（Ｉｂ）中、Ｘは、−Ｏ−，−Ｓ−，−ＮＨ−，または−ＮＣＨ3−を表し、ｒおよびｒ０は、独立して、水素原子またはメチル基を表し、ｒ5およびｒ6は、独立して、水素原子、メチル基、エチル基、または水酸基を表し、Ｒ10は、水素原子、炭素数１〜１０のアルキル基、炭素数３〜１０のシクロアルキル基、フェニル基、ベンジル基、水酸基、ヒドロキシメチル、またはヒドロキシエチルを表し、ｍ０は１〜１０の整数を表し、Ｍは、水素イオン、アンモニウムイオン、アルカリ金属イオン、または１／２原子のアルカリ土類金属イオンを表し、ｎ１は１〜１０の整数を表す。
【０１３０】
上記一般式（Ｉｂ）で表される化合物としては、例えば、２，２−ビス（（メタ）アクリロイルオキシメチル）酢酸スルホメチルエステル、２，２−ビス（（メタ）アクリロイルオキシメチル）酢酸スルホメチルエステルリチウム、２，２−ビス（（メタ）アクリロイルオキシメチル）酢酸スルホメチルエステルナトリウム、２，２−ビス（（メタ）アクリロイルオキシメチル）酢酸スルホメチルエステルカリウム、２，２−ビス（（メタ）アクリロイルオキシメチル）酢酸スルホメチルエステルアンモニウム、２，２−ビス（（メタ）アクリロイルオキシメチル）酢酸スルホメチルエステルマグネシウム、２，２−ビス（（メタ）アクリロイルオキシメチル）酢酸スルホメチルエステルカルシウム、２，２−ビス（（メタ）アクリロイルオキシメチル）酢酸−２−スルホエチルエステル、２，２−ビス（（メタ）アクリロイルオキシメチル）酢酸−２−スルホエチルエステルリチウム、２，２−ビス（（メタ）アクリロイルオキシメチル）酢酸−２−スルホエチルエステルナトリウム、２，２−ビス（（メタ）アクリロイルオキシメチル）酢酸−２−スルホエチルエステルカリウム、２，２−ビス（（メタ）アクリロイルオキシメチル）酢酸−２−スルホエチルエステルアンモニウム、２，２−ビス（（メタ）アクリロイルオキシメチル）酢酸−２−スルホエチルエステルマグネシウム、２，２−ビス（（メタ）アクリロイルオキシメチル）酢酸−２−スルホエチルエステルカルシウム、２，２−ビス（（メタ）アクリロイルオキシメチル）酢酸−３−スルホプロピルエステル、２，２−ビス（（メタ）アクリロイルオキシメチル）酢酸−３−スルホプロピルエステルリチウム、２，２−ビス（（メタ）アクリロイルオキシメチル）酢酸−３−スルホプロピルエステルナトリウム、２，２−ビス（（メタ）アクリロイルオキシメチル）酢酸−３−スルホプロピルエステルカリウム、２，２−ビス（（メタ）アクリロイルオキシメチル）酢酸−３−スルホプロピルエステルアンモニウム、２，２−ビス（（メタ）アクリロイルオキシメチル）酢酸−３−スルホプロピルエステルマグネシウム、２，２−ビス（（メタ）アクリロイルオキシメチル）酢酸−３−スルホプロピルエステルカルシウム、２，２−ビス（（メタ）アクリロイルオキシメチル）酢酸−２−スルホプロピルエステル、２，２−ビス（（メタ）アクリロイルオキシメチル）酢酸−２−スルホプロピルエステルリチウム、２，２−ビス（（メタ）アクリロイルオキシメチル）酢酸−２−スルホプロピルエステルナトリウム、２，２−ビス（（メタ）アクリロイルオキシメチル）酢酸−２−スルホプロピルエステルカリウム、２，２−ビス（（メタ）アクリロイルオキシメチル）酢酸−２−スルホプロピルエステルアンモニウム、２，２−ビス（（メタ）アクリロイルオキシメチル）酢酸−２−スルホプロピルエステルマグネシウム、２，２−ビス（（メタ）アクリロイルオキシメチル）酢酸−２−スルホプロピルエステルカルシウム、２，２−ビス（（メタ）アクリロイルオキシメチル）酢酸−４−スルホブチルエステル、２，２−ビス（（メタ）アクリロイルオキシメチル）酢酸−４−スルホブチルエステルリチウム、２，２−ビス（（メタ）アクリロイルオキシメチル）酢酸−４−スルホブチルエステルナトリウム、２，２−ビス（（メタ）アクリロイルオキシメチル）酢酸−４−スルホブチルエステルカリウム、２，２−ビス（（メタ）アクリロイルオキシメチル）酢酸−４−スルホブチルエステルアンモニウム、２，２−ビス（（メタ）アクリロイルオキシメチル）酢酸−４−スルホブチルエステルマグネシウム、２，２−ビス（（メタ）アクリロイルオキシメチル）酢酸−４−スルホブチルエステルカルシウム、２，２−ビス（（メタ）アクリロイルオキシメチル）酢酸−６−スルホヘキシルエステル、２，２−ビス（（メタ）アクリロイルオキシメチル）酢酸−６−スルホヘキシルエステルリチウム、２，２−ビス（（メタ）アクリロイルオキシメチル）酢酸−６−スルホヘキシルエステルナトリウム、２，２−ビス（（メタ）アクリロイルオキシメチル）酢酸−６−スルホヘキシルエステルカリウム、２，２−ビス（（メタ）アクリロイルオキシメチル）酢酸−６−スルホヘキシルエステルアンモニウム、２，２−ビス（（メタ）アクリロイルオキシメチル）酢酸−６−スルホヘキシルエステルマグネシウム、２，２−ビス（（メタ）アクリロイルオキシメチル）酢酸−６−スルホヘキシルエステルカルシウム、２，２−ビス（（メタ）アクリロイルオキシメチル）酢酸−１０−スルホデシルエステルカリウム、２，２−ビス（（メタ）アクリロイルオキシメチル）酢酸−３−スルホプロピルエステル、２，２−ビス（（メタ）アクリロイルオキシメチル）酢酸−３−スルホプロピルエステルリチウム、２，２−ビス（（メタ）アクリロイルオキシメチル）酢酸−３−スルホプロピルエステルナトリウム、２，２−ビス（（メタ）アクリロイルオキシメチル）酢酸−３−スルホプロピルエステルカリウム、２，２−ビス（（メタ）アクリロイルオキシメチル）酢酸−３−スルホプロピルエステルアンモニウム、２，２−ビス（（メタ）アクリロイルオキシメチル）酢酸−３−スルホプロピルエステルマグネシウム、２，２−ビス（（メタ）アクリロイルオキシメチル）酢酸−３−スルホプロピルエステルカルシウム、２，２−ビス（（メタ）アクリロイルオキシメチル）プロピオン酸スルホメチルエステル、２，２−ビス（（メタ）アクリロイルオキシメチル）プロピオン酸スルホメチルエステルリチウム、２，２−ビス（（メタ）アクリロイルオキシメチル）プロピオン酸スルホメチルエステルナトリウム、２，２−ビス（（メタ）アクリロイルオキシメチル）プロピオン酸スルホメチルエステルカリウム、２，２−ビス（（メタ）アクリロイルオキシメチル）プロピオン酸スルホメチルエステルアンモニウム、２，２−ビス（（メタ）アクリロイルオキシメチル）プロピオン酸スルホメチルエステルマグネシウム、２，２−ビス（（メタ）アクリロイルオキシメチル）プロピオン酸スルホメチルエステルカルシウム、２，２−ビス（（メタ）アクリロイルオキシメチル）プロピオン酸−２−スルホエチルエステル、２，２−ビス（（メタ）アクリロイルオキシメチル）プロピオン酸−２−スルホエチルエステルリチウム、２，２−ビス（（メタ）アクリロイルオキシメチル）プロピオン酸−２−スルホエチルエステルナトリウム、２，２−ビス（（メタ）アクリロイルオキシメチル）プロピオン酸−２−スルホエチルエステルカリウム、２，２−ビス（（メタ）アクリロイルオキシメチル）プロピオン酸−２−スルホエチルエステルアンモニウム、２，２−ビス（（メタ）アクリロイルオキシメチル）プロピオン酸−２−スルホエチルエステルマグネシウム、２，２−ビス（（メタ）アクリロイルオキシメチル）プロピオン酸−２−スルホエチルエステルカルシウム、２，２−ビス（（メタ）アクリロイルオキシメチル）プロピオン酸−３−スルホプロピルエステル、２，２−ビス（（メタ）アクリロイルオキシメチル）プロピオン酸−３−スルホプロピルエステルリチウム、２，２−ビス（（メタ）アクリロイルオキシメチル）プロピオン酸−３−スルホプロピルエステルナトリウム、２，２−ビス（（メタ）アクリロイルオキシメチル）プロピオン酸−３−スルホプロピルエステルカリウム、２，２−ビス（（メタ）アクリロイルオキシメチル）プロピオン酸−３−スルホプロピルエステルアンモニウム、２，２−ビス（（メタ）アクリロイルオキシメチル）プロピオン酸−３−スルホプロピルエステルマグネシウム、２，２−ビス（（メタ）アクリロイルオキシメチル）プロピオン酸−３−スルホプロピルエステルカルシウム、２，２−ビス（（メタ）アクリロイルオキシメチル）プロピオン酸−２−スルホプロピルエステル、２，２−ビス（（メタ）アクリロイルオキシメチル）プロピオン酸−２−スルホプロピルエステルリチウム、２，２−ビス（（メタ）アクリロイルオキシメチル）プロピオン酸−２−スルホプロピルエステルナトリウム、２，２−ビス（（メタ）アクリロイルオキシメチル）プロピオン酸−２−スルホプロピルエステルカリウム、２，２−ビス（（メタ）アクリロイルオキシメチル）プロピオン酸−２−スルホプロピルエステルアンモニウム、２，２−ビス（（メタ）アクリロイルオキシメチル）プロピオン酸−２−スルホプロピルエステルマグネシウム、２，２−ビス（（メタ）アクリロイルオキシメチル）プロピオン酸−２−スルホプロピルエステルカルシウム、２，２−ビス（（メタ）アクリロイルオキシメチル）プロピオン酸−４−スルホブチルエステル、２，２−ビス（（メタ）アクリロイルオキシメチル）プロピオン酸−４−スルホブチルエステルリチウム、２，２−ビス（（メタ）アクリロイルオキシメチル）プロピオン酸−４−スルホブチルエステルナトリウム、２，２−ビス（（メタ）アクリロイルオキシメチル）プロピオン酸−４−スルホブチルエステルカリウム、２，２−ビス（（メタ）アクリロイルオキシメチル）プロピオン酸−４−スルホブチルエステルアンモニウム、２，２−ビス（（メタ）アクリロイルオキシメチル）プロピオン酸−４−スルホブチルエステルマグネシウム、２，２−ビス（（メタ）アクリロイルオキシメチル）プロピオン酸−４−スルホブチルエステルカルシウム、２，２−ビス（（メタ）アクリロイルオキシメチル）プロピオン酸−６−スルホヘキシルエステル、２，２−ビス（（メタ）アクリロイルオキシメチル）プロピオン酸−６−スルホヘキシルエステルリチウム、２，２−ビス（（メタ）アクリロイルオキシメチル）プロピオン酸−６−スルホヘキシルエステルナトリウム、２，２−ビス（（メタ）アクリロイルオキシメチル）プロピオン酸−６−スルホヘキシルエステルカリウム、２，２−ビス（（メタ）アクリロイルオキシメチル）プロピオン酸−６−スルホヘキシルエステルアンモニウム、２，２−ビス（（メタ）アクリロイルオキシメチル）プロピオン酸−６−スルホヘキシルエステルマグネシウム、２，２−ビス（（メタ）アクリロイルオキシメチル）プロピオン酸−６−スルホヘキシルエステルカルシウム、２，２−ビス（（メタ）アクリロイルオキシメチル）プロピオン酸−１０−スルホデシルエステルカリウム、２，２−ビス（（メタ）アクリロイルオキシメチル）プロピオン酸−３−スルホプロピルエステル、２，２−ビス（（メタ）アクリロイルオキシメチル）プロピオン酸−３−スルホプロピルエステルリチウム、２，２−ビス（（メタ）アクリロイルオキシメチル）プロピオン酸−３−スルホプロピルエステルナトリウム、
２，２−ビス（（メタ）アクリロイルオキシメチル）プロピオン酸−３−スルホプロピルエステルカリウム、２，２−ビス（（メタ）アクリロイルオキシメチル）プロピオン酸−３−スルホプロピルエステルアンモニウム、２，２−ビス（（メタ）アクリロイルオキシメチル）プロピオン酸−３−スルホプロピルエステルマグネシウム、２，２−ビス（（メタ）アクリロイルオキシメチル）プロピオン酸−３−スルホプロピルエステルカルシウム、２，２−ビス（（メタ）アクリロイルオキシメチル）酪酸スルホメチルエステル、２，２−ビス（（メタ）アクリロイルオキシメチル）酪酸スルホメチルエステルリチウム、２，２−ビス（（メタ）アクリロイルオキシメチル）酪酸スルホメチルエステルナトリウム、２，２−ビス（（メタ）アクリロイルオキシメチル）酪酸スルホメチルエステルカリウム、２，２−ビス（（メタ）アクリロイルオキシメチル）酪酸スルホメチルエステルアンモニウム、２，２−ビス（（メタ）アクリロイルオキシメチル）酪酸スルホメチルエステルマグネシウム、２，２−ビス（（メタ）アクリロイルオキシメチル）酪酸スルホメチルエステルカルシウム、２，２−ビス（（メタ）アクリロイルオキシメチル）酪酸−２−スルホエチルエステル、２，２−ビス（（メタ）アクリロイルオキシメチル）酪酸−２−スルホエチルエステルリチウム、２，２−ビス（（メタ）アクリロイルオキシメチル）酪酸−２−スルホエチルエステルナトリウム、２，２−ビス（（メタ）アクリロイルオキシメチル）酪酸−２−スルホエチルエステルカリウム、２，２−ビス（（メタ）アクリロイルオキシメチル）酪酸−２−スルホエチルエステルアンモニウム、２，２−ビス（（メタ）アクリロイルオキシメチル）酪酸−２−スルホエチルエステルマグネシウム、２，２−ビス（（メタ）アクリロイルオキシメチル）酪酸−２−スルホエチルエステルカルシウム、２，２−ビス（（メタ）アクリロイルオキシメチル）酪酸−３−スルホプロピルエステル、２，２−ビス（（メタ）アクリロイルオキシメチル）酪酸−３−スルホプロピルエステルリチウム、２，２−ビス（（メタ）アクリロイルオキシメチル）酪酸−３−スルホプロピルエステルナトリウム、２，２−ビス（（メタ）アクリロイルオキシメチル）酪酸−３−スルホプロピルエステルカリウム、２，２−ビス（（メタ）アクリロイルオキシメチル）酪酸−３−スルホプロピルエステルアンモニウム、２，２−ビス（（メタ）アクリロイルオキシメチル）酪酸−３−スルホプロピルエステルマグネシウム、２，２−ビス（（メタ）アクリロイルオキシメチル）酪酸−３−スルホプロピルエステルカルシウム、２，２−ビス（（メタ）アクリロイルオキシメチル）酪酸−２−スルホプロピルエステル、２，２−ビス（（メタ）アクリロイルオキシメチル）酪酸−２−スルホプロピルエステルリチウム、２，２−ビス（（メタ）アクリロイルオキシメチル）酪酸−２−スルホプロピルエステルナトリウム、２，２−ビス（（メタ）アクリロイルオキシメチル）酪酸−２−スルホプロピルエステルカリウム、２，２−ビス（（メタ）アクリロイルオキシメチル）酪酸−２−スルホプロピルエステルアンモニウム、２，２−ビス（（メタ）アクリロイルオキシメチル）酪酸−２−スルホプロピルエステルマグネシウム、２，２−ビス（（メタ）アクリロイルオキシメチル）酪酸−２−スルホプロピルエステルカルシウム、２，２−ビス（（メタ）アクリロイルオキシメチル）酪酸−４−スルホブチルエステル、２，２−ビス（（メタ）アクリロイルオキシメチル）酪酸−４−スルホブチルエステルリチウム、２，２−ビス（（メタ）アクリロイルオキシメチル）酪酸−４−スルホブチルエステルナトリウム、２，２−ビス（（メタ）アクリロイルオキシメチル）酪酸−４−スルホブチルエステルカリウム、２，２−ビス（（メタ）アクリロイルオキシメチル）酪酸−４−スルホブチルエステルアンモニウム、２，２−ビス（（メタ）アクリロイルオキシメチル）酪酸−４−スルホブチルエステルマグネシウム、２，２−ビス（（メタ）アクリロイルオキシメチル）酪酸−４−スルホブチルエステルカルシウム、２，２−ビス（（メタ）アクリロイルオキシメチル）酪酸−６−スルホヘキシルエステル、２，２−ビス（（メタ）アクリロイルオキシメチル）酪酸−６−スルホヘキシルエステルリチウム、２，２−ビス（（メタ）アクリロイルオキシメチル）酪酸−６−スルホヘキシルエステルナトリウム、２，２−ビス（（メタ）アクリロイルオキシメチル）酪酸−６−スルホヘキシルエステルカリウム、２，２−ビス（（メタ）アクリロイルオキシメチル）酪酸−６−スルホヘキシルエステルアンモニウム、２，２−ビス（（メタ）アクリロイルオキシメチル）酪酸−６−スルホヘキシルエステルマグネシウム、２，２−ビス（（メタ）アクリロイルオキシメチル）酪酸−６−スルホヘキシルエステルカルシウム、２，２−ビス（（メタ）アクリロイルオキシメチル）酪酸−１０−スルホデシルエステルカリウム、２，２−ビス（（メタ）アクリロイルオキシメチル）酪酸−３−スルホプロピルエステル、２，２−ビス（（メタ）アクリロイルオキシメチル）酪酸−３−スルホプロピルエステルリチウム、２，２−ビス（（メタ）アクリロイルオキシメチル）酪酸−３−スルホプロピルエステルナトリウム、２，２−ビス（（メタ）アクリロイルオキシメチル）酪酸−３−スルホプロピルエステルカリウム、２，２−ビス（（メタ）アクリロイルオキシメチル）酪酸−３−スルホプロピルエステルアンモニウム、２，２−ビス（（メタ）アクリロイルオキシメチル）酪酸−３−スルホプロピルエステルマグネシウム、２，２−ビス（（メタ）アクリロイルオキシメチル）酪酸−３−スルホプロピルエステルカルシウム、２，２−ビス（（メタ）アクリロイルオキシメチル）吉草酸スルホメチルエステル、２，２−ビス（（メタ）アクリロイルオキシメチル）吉草酸スルホメチルエステルリチウム、２，２−ビス（（メタ）アクリロイルオキシメチル）吉草酸スルホメチルエステルナトリウム、２，２−ビス（（メタ）アクリロイルオキシメチル）吉草酸スルホメチルエステルカリウム、２，２−ビス（（メタ）アクリロイルオキシメチル）吉草酸スルホメチルエステルアンモニウム、２，２−ビス（（メタ）アクリロイルオキシメチル）吉草酸スルホメチルエステルマグネシウム、２，２−ビス（（メタ）アクリロイルオキシメチル）吉草酸スルホメチルエステルカルシウム、２，２−ビス（（メタ）アクリロイルオキシメチル）吉草酸−２−スルホエチルエステル、２，２−ビス（（メタ）アクリロイルオキシメチル）吉草酸−２−スルホエチルエステルリチウム、２，２−ビス（（メタ）アクリロイルオキシメチル）吉草酸−２−スルホエチルエステルナトリウム、２，２−ビス（（メタ）アクリロイルオキシメチル）吉草酸−２−スルホエチルエステルカリウム、２，２−ビス（（メタ）アクリロイルオキシメチル）吉草酸−２−スルホエチルエステルアンモニウム、２，２−ビス（（メタ）アクリロイルオキシメチル）吉草酸−２−スルホエチルエステルマグネシウム、２，２−ビス（（メタ）アクリロイルオキシメチル）吉草酸−２−スルホエチルエステルカルシウム、２，２−ビス（（メタ）アクリロイルオキシメチル）吉草酸−３−スルホプロピルエステル、２，２−ビス（（メタ）アクリロイルオキシメチル）吉草酸−３−スルホプロピルエステルリチウム、２，２−ビス（（メタ）アクリロイルオキシメチル）吉草酸−３−スルホプロピルエステルナトリウム、２，２−ビス（（メタ）アクリロイルオキシメチル）吉草酸−３−スルホプロピルエステルカリウム、２，２−ビス（（メタ）アクリロイルオキシメチル）吉草酸−３−スルホプロピルエステルアンモニウム、２，２−ビス（（メタ）アクリロイルオキシメチル）吉草酸−３−スルホプロピルエステルマグネシウム、２，２−ビス（（メタ）アクリロイルオキシメチル）吉草酸−３−スルホプロピルエステルカルシウム、２，２−ビス（（メタ）アクリロイルオキシメチル）吉草酸−２−スルホプロピルエステル、２，２−ビス（（メタ）アクリロイルオキシメチル）吉草酸−２−スルホプロピルエステルリチウム、２，２−ビス（（メタ）アクリロイルオキシメチル）吉草酸−２−スルホプロピルエステルナトリウム、２，２−ビス（（メタ）アクリロイルオキシメチル）吉草酸−２−スルホプロピルエステルカリウム、２，２−ビス（（メタ）アクリロイルオキシメチル）吉草酸−２−スルホプロピルエステルアンモニウム、２，２−ビス（（メタ）アクリロイルオキシメチル）吉草酸−２−スルホプロピルエステルマグネシウム、２，２−ビス（（メタ）アクリロイルオキシメチル）吉草酸−２−スルホプロピルエステルカルシウム、２，２−ビス（（メタ）アクリロイルオキシメチル）吉草酸−４−スルホブチルエステル、２，２−ビス（（メタ）アクリロイルオキシメチル）吉草酸−４−スルホブチルエステルリチウム、２，２−ビス（（メタ）アクリロイルオキシメチル）吉草酸−４−スルホブチルエステルナトリウム、２，２−ビス（（メタ）アクリロイルオキシメチル）吉草酸−４−スルホブチルエステルカリウム、２，２−ビス（（メタ）アクリロイルオキシメチル）吉草酸−４−スルホブチルエステルアンモニウム、２，２−ビス（（メタ）アクリロイルオキシメチル）吉草酸−４−スルホブチルエステルマグネシウム、２，２−ビス（（メタ）アクリロイルオキシメチル）吉草酸−４−スルホブチルエステルカルシウム、２，２−ビス（（メタ）アクリロイルオキシメチル）吉草酸−６−スルホヘキシルエステル、２，２−ビス（（メタ）アクリロイルオキシメチル）吉草酸−６−スルホヘキシルエステルリチウム、２，２−ビス（（メタ）アクリロイルオキシメチル）吉草酸−６−スルホヘキシルエステルナトリウム、２，２−ビス（（メタ）アクリロイルオキシメチル）吉草酸−６−スルホヘキシルエステルカリウム、２，２−ビス（（メタ）アクリロイルオキシメチル）吉草酸−６−スルホヘキシルエステルアンモニウム、２，２−ビス（（メタ）アクリロイルオキシメチル）吉草酸−６−スルホヘキシルエステルマグネシウム、２，２−ビス（（メタ）アクリロイルオキシメチル）吉草酸−６−スルホヘキシルエステルカルシウム、２，２−ビス（（メタ）アクリロイルオキシメチル）吉草酸−１０−スルホデシルエステルカリウム、２，２−ビス（（メタ）アクリロイルオキシメチル）吉草酸−３−スルホプロピルエステル、２，２−ビス（（メタ）アクリロイルオキシメチル）吉草酸−３−スルホプロピルエステルリチウム、
２，２−ビス（（メタ）アクリロイルオキシメチル）吉草酸−３−スルホプロピルエステルナトリウム、２，２−ビス（（メタ）アクリロイルオキシメチル）吉草酸−３−スルホプロピルエステルカリウム、２，２−ビス（（メタ）アクリロイルオキシメチル）吉草酸−３−スルホプロピルエステルアンモニウム、２，２−ビス（（メタ）アクリロイルオキシメチル）吉草酸−３−スルホプロピルエステルマグネシウム、２，２−ビス（（メタ）アクリロイルオキシメチル）吉草酸−３−スルホプロピルエステルカルシウム、２，２−ビス（（メタ）アクリロイルオキシメチル）カプロン酸スルホメチルエステル、２，２−ビス（（メタ）アクリロイルオキシメチル）カプロン酸スルホメチルエステルリチウム、２，２−ビス（（メタ）アクリロイルオキシメチル）カプロン酸スルホメチルエステルナトリウム、２，２−ビス（（メタ）アクリロイルオキシメチル）カプロン酸スルホメチルエステルカリウム、２，２−ビス（（メタ）アクリロイルオキシメチル）カプロン酸スルホメチルエステルアンモニウム、２，２−ビス（（メタ）アクリロイルオキシメチル）カプロン酸スルホメチルエステルマグネシウム、２，２−ビス（（メタ）アクリロイルオキシメチル）カプロン酸スルホメチルエステルカルシウム、２，２−ビス（（メタ）アクリロイルオキシメチル）カプロン酸−２−スルホエチルエステル、２，２−ビス（（メタ）アクリロイルオキシメチル）カプロン酸−２−スルホエチルエステルリチウム、２，２−ビス（（メタ）アクリロイルオキシメチル）カプロン酸−２−スルホエチルエステルナトリウム、２，２−ビス（（メタ）アクリロイルオキシメチル）カプロン酸−２−スルホエチルエステルカリウム、２，２−ビス（（メタ）アクリロイルオキシメチル）カプロン酸−２−スルホエチルエステルアンモニウム、２，２−ビス（（メタ）アクリロイルオキシメチル）カプロン酸−２−スルホエチルエステルマグネシウム、２，２−ビス（（メタ）アクリロイルオキシメチル）カプロン酸−２−スルホエチルエステルカルシウム、２，２−ビス（（メタ）アクリロイルオキシメチル）カプロン酸−３−スルホプロピルエステル、２，２−ビス（（メタ）アクリロイルオキシメチル）カプロン酸−３−スルホプロピルエステルリチウム、２，２−ビス（（メタ）アクリロイルオキシメチル）カプロン酸−３−スルホプロピルエステルナトリウム、２，２−ビス（（メタ）アクリロイルオキシメチル）カプロン酸−３−スルホプロピルエステルカリウム、２，２−ビス（（メタ）アクリロイルオキシメチル）カプロン酸−３−スルホプロピルエステルアンモニウム、２，２−ビス（（メタ）アクリロイルオキシメチル）カプロン酸−３−スルホプロピルエステルマグネシウム、２，２−ビス（（メタ）アクリロイルオキシメチル）カプロン酸−３−スルホプロピルエステルカルシウム、２，２−ビス（（メタ）アクリロイルオキシメチル）カプロン酸−２−スルホプロピルエステル、２，２−ビス（（メタ）アクリロイルオキシメチル）カプロン酸−２−スルホプロピルエステルリチウム、２，２−ビス（（メタ）アクリロイルオキシメチル）カプロン酸−２−スルホプロピルエステルナトリウム、２，２−ビス（（メタ）アクリロイルオキシメチル）カプロン酸−２−スルホプロピルエステルカリウム、２，２−ビス（（メタ）アクリロイルオキシメチル）カプロン酸−２−スルホプロピルエステルアンモニウム、２，２−ビス（（メタ）アクリロイルオキシメチル）カプロン酸−２−スルホプロピルエステルマグネシウム、２，２−ビス（（メタ）アクリロイルオキシメチル）カプロン酸−２−スルホプロピルエステルカルシウム、２，２−ビス（（メタ）アクリロイルオキシメチル）カプロン酸−４−スルホブチルエステル、２，２−ビス（（メタ）アクリロイルオキシメチル）カプロン酸−４−スルホブチルエステルリチウム、２，２−ビス（（メタ）アクリロイルオキシメチル）カプロン酸−４−スルホブチルエステルナトリウム、２，２−ビス（（メタ）アクリロイルオキシメチル）カプロン酸−４−スルホブチルエステルカリウム、２，２−ビス（（メタ）アクリロイルオキシメチル）カプロン酸−４−スルホブチルエステルアンモニウム、２，２−ビス（（メタ）アクリロイルオキシメチル）カプロン酸−４−スルホブチルエステルマグネシウム、２，２−ビス（（メタ）アクリロイルオキシメチル）カプロン酸−４−スルホブチルエステルカルシウム、２，２−ビス（（メタ）アクリロイルオキシメチル）カプロン酸−６−スルホヘキシルエステル、２，２−ビス（（メタ）アクリロイルオキシメチル）カプロン酸−６−スルホヘキシルエステルリチウム、２，２−ビス（（メタ）アクリロイルオキシメチル）カプロン酸−６−スルホヘキシルエステルナトリウム、２，２−ビス（（メタ）アクリロイルオキシメチル）カプロン酸−６−スルホヘキシルエステルカリウム、２，２−ビス（（メタ）アクリロイルオキシメチル）カプロン酸−６−スルホヘキシルエステルアンモニウム、
２，２−ビス（（メタ）アクリロイルオキシメチル）カプロン酸−６−スルホヘキシルエステルマグネシウム、２，２−ビス（（メタ）アクリロイルオキシメチル）カプロン酸−６−スルホヘキシルエステルカルシウム、２，２−ビス（（メタ）アクリロイルオキシメチル）カプロン酸−１０−スルホデシルエステルカリウム、２，２−ビス（（メタ）アクリロイルオキシメチル）カプロン酸−３−スルホプロピルエステル、２，２−ビス（（メタ）アクリロイルオキシメチル）カプロン酸−３−スルホプロピルエステルリチウム、２，２−ビス（（メタ）アクリロイルオキシメチル）カプロン酸−３−スルホプロピルエステルナトリウム、２，２−ビス（（メタ）アクリロイルオキシメチル）カプロン酸−３−スルホプロピルエステルカリウム、２，２−ビス（（メタ）アクリロイルオキシメチル）カプロン酸−３−スルホプロピルエステルアンモニウム、２，２−ビス（（メタ）アクリロイルオキシメチル）カプロン酸−３−スルホプロピルエステルマグネシウム、２，２−ビス（（メタ）アクリロイルオキシメチル）カプロン酸−３−スルホプロピルエステルカルシウム、２，２−ビス（（メタ）アクリロイルオキシメチル）カプリル酸スルホメチルエステル、２，２−ビス（（メタ）アクリロイルオキシメチル）カプリル酸スルホメチルエステルリチウム、２，２−ビス（（メタ）アクリロイルオキシメチル）カプリル酸スルホメチルエステルナトリウム、２，２−ビス（（メタ）アクリロイルオキシメチル）カプリル酸スルホメチルエステルカリウム、２，２−ビス（（メタ）アクリロイルオキシメチル）カプリル酸スルホメチルエステルアンモニウム、２，２−ビス（（メタ）アクリロイルオキシメチル）カプリル酸スルホメチルエステルマグネシウム、２，２−ビス（（メタ）アクリロイルオキシメチル）カプリル酸スルホメチルエステルカルシウム、２，２−ビス（（メタ）アクリロイルオキシメチル）カプリル酸−２−スルホエチルエステル、２，２−ビス（（メタ）アクリロイルオキシメチル）カプリル酸−２−スルホエチルエステルリチウム、２，２−ビス（（メタ）アクリロイルオキシメチル）カプリル酸−２−スルホエチルエステルナトリウム、２，２−ビス（（メタ）アクリロイルオキシメチル）カプリル酸−２−スルホエチルエステルカリウム、２，２−ビス（（メタ）アクリロイルオキシメチル）カプリル酸−２−スルホエチルエステルアンモニウム、２，２−ビス（（メタ）アクリロイルオキシメチル）カプリル酸−２−スルホエチルエステルマグネシウム、２，２−ビス（（メタ）アクリロイルオキシメチル）カプリル酸−２−スルホエチルエステルカルシウム、２，２−ビス（（メタ）アクリロイルオキシメチル）カプリル酸−３−スルホプロピルエステル、２，２−ビス（（メタ）アクリロイルオキシメチル）カプリル酸−３−スルホプロピルエステルリチウム、２，２−ビス（（メタ）アクリロイルオキシメチル）カプリル酸−３−スルホプロピルエステルナトリウム、２，２−ビス（（メタ）アクリロイルオキシメチル）カプリル酸−３−スルホプロピルエステルカリウム、２，２−ビス（（メタ）アクリロイルオキシメチル）カプリル酸−３−スルホプロピルエステルアンモニウム、２，２−ビス（（メタ）アクリロイルオキシメチル）カプリル酸−３−スルホプロピルエステルマグネシウム、２，２−ビス（（メタ）アクリロイルオキシメチル）カプリル酸−３−スルホプロピルエステルカルシウム、２，２−ビス（（メタ）アクリロイルオキシメチル）カプリル酸−２−スルホプロピルエステル、２，２−ビス（（メタ）アクリロイルオキシメチル）カプリル酸−２−スルホプロピルエステルリチウム、２，２−ビス（（メタ）アクリロイルオキシメチル）カプリル酸−２−スルホプロピルエステルナトリウム、２，２−ビス（（メタ）アクリロイルオキシメチル）カプリル酸−２−スルホプロピルエステルカリウム、２，２−ビス（（メタ）アクリロイルオキシメチル）カプリル酸−２−スルホプロピルエステルアンモニウム、２，２−ビス（（メタ）アクリロイルオキシメチル）カプリル酸−２−スルホプロピルエステルマグネシウム、２，２−ビス（（メタ）アクリロイルオキシメチル）カプリル酸−２−スルホプロピルエステルカルシウム、２，２−ビス（（メタ）アクリロイルオキシメチル）カプリル酸−４−スルホブチルエステル、２，２−ビス（（メタ）アクリロイルオキシメチル）カプリル酸−４−スルホブチルエステルリチウム、２，２−ビス（（メタ）アクリロイルオキシメチル）カプリル酸−４−スルホブチルエステルナトリウム、２，２−ビス（（メタ）アクリロイルオキシメチル）カプリル酸−４−スルホブチルエステルカリウム、２，２−ビス（（メタ）アクリロイルオキシメチル）カプリル酸−４−スルホブチルエステルアンモニウム、２，２−ビス（（メタ）アクリロイルオキシメチル）カプリル酸−４−スルホブチルエステルマグネシウム、２，２−ビス（（メタ）アクリロイルオキシメチル）カプリル酸−４−スルホブチルエステルカルシウム、２，２−ビス（（メタ）アクリロイルオキシメチル）カプリル酸−６−スルホヘキシルエステル、２，２−ビス（（メタ）アクリロイルオキシメチル）カプリル酸−６−スルホヘキシルエステルリチウム、２，２−ビス（（メタ）アクリロイルオキシメチル）カプリル酸−６−スルホヘキシルエステルナトリウム、２，２−ビス（（メタ）アクリロイルオキシメチル）カプリル酸−６−スルホヘキシルエステルカリウム、２，２−ビス（（メタ）アクリロイルオキシメチル）カプリル酸−６−スルホヘキシルエステルアンモニウム、２，２−ビス（（メタ）アクリロイルオキシメチル）カプリル酸−６−スルホヘキシルエステルマグネシウム、２，２−ビス（（メタ）アクリロイルオキシメチル）カプリル酸−６−スルホヘキシルエステルカルシウム、２，２−ビス（（メタ）アクリロイルオキシメチル）カプリル酸−１０−スルホデシルエステルカリウム、２，２−ビス（（メタ）アクリロイルオキシメチル）カプリル酸−３−スルホプロピルエステル、２，２−ビス（（メタ）アクリロイルオキシメチル）カプリル酸−３−スルホプロピルエステルリチウム、２，２−ビス（（メタ）アクリロイルオキシメチル）カプリル酸−３−スルホプロピルエステルナトリウム、２，２−ビス（（メタ）アクリロイルオキシメチル）カプリル酸−３−スルホプロピルエステルカリウム、２，２−ビス（（メタ）アクリロイルオキシメチル）カプリル酸−３−スルホプロピルエステルアンモニウム、２，２−ビス（（メタ）アクリロイルオキシメチル）カプリル酸−３−スルホプロピルエステルマグネシウム、２，２−ビス（（メタ）アクリロイルオキシメチル）カプリル酸−３−スルホプロピルエステルカルシウムなどが挙げられる。
【０１３１】
【化２５】
2016143778.tif 000027
【０１３２】
上記式（Ｉｃ）中、ｒは水素原子またはメチル基を表し、ｒ1およびｒ2は、独立して、水素原子、メチル基、エチル基、または水酸基を表し、ｍ１は０〜１０の整数を表し、Ｍは、水素イオン、アンモニウムイオン、アルカリ金属イオン、または１／２原子のアルカリ土類金属イオンを表し、ｎ１は１〜１０の整数を表す。
【０１３３】
上記一般式（Ｉｃ）で表される化化合物としては、例えば、ビニルスルホン酸、ビニルスルホン酸リチウム、ビニルスルホン酸ナトリウム、ビニルスルホン酸カリウム、ビニルスルホン酸ルビジウム、ビニルスルホン酸アンモニウム、ビニルスルホン酸マグネシウム、ビニルスルホン酸カルシウム、イソプロペニルスルホン酸、イソプロペニルスルホン酸リチウム、イソプロペニルスルホン酸ナトリウム、イソプロペニルスルホン酸カリウム、イソプロペニルスルホン酸ルビジウム、イソプロペニルスルホン酸アンモニウム、イソプロペニルスルホン酸マグネシウム、イソプロペニルスルホン酸カルシウム、アリルスルホン酸、アリルスルホン酸リチウム、アリルスルホン酸ナトリウム、アリルスルホン酸カリウム、アリルスルホン酸ルビジウム、アリルスルホン酸アンモニウム、アリルスルホン酸マグネシウム、アリルスルホン酸カルシウム、メタリルスルホン酸、メタリルスルホン酸リチウム、メタリルスルホン酸ナトリウム、メタリルスルホン酸カリウム、メタリルスルホン酸ルビジウム、メタリルスルホン酸アンモニウム、メタリルスルホン酸マグネシウム、メタリルスルホン酸カルシウム、５，６−ヘキセニル−１−スルホン酸、５，６−ヘキセニル−１−スルホン酸リチウム、５，６−ヘキセニル−１−スルホン酸ナトリウム、５，６−ヘキセニル−１−スルホン酸カリウム、５，６−ヘキセニル−１−スルホン酸ルビジウム、５，６−ヘキセニル−１−スルホン酸アンモニウム、５，６−ヘキセニル−１−スルホン酸マグネシウム、５，６−ヘキセニル−１−スルホン酸カルシウム、などが挙げられる。
【０１３４】
【化２６】
2016143778.tif 000028
【０１３５】
上記式（Ｉｄ）中、ｒは水素原子またはメチル基を表し、ｒ1およびｒ2は、独立して、水素原子、メチル基、エチル基、または水酸基を表し、ｍ１は０〜１０の整数、ｍ２は０〜５の整数を表し、ｎ０は１〜５の整数を表し、Ｍは、水素イオン、アンモニウムイオン、アルカリ金属イオン、または１／２原子のアルカリ土類金属イオンを表し、ｎ１は１〜１０の整数を表す。
【０１３６】
上記一般式（Ｉｄ）で表される化合物としては、例えば、スチレンスルホン酸、スチレンスルホン酸リチウム、スチレンスルホン酸ナトリウム、スチレンスルホン酸カリウム、スチレンスルホン酸ルビジウム、スチレンスルホン酸アンモニウム、スチレンスルホン酸マグネシウム、スチレンスルホン酸カルシウム、イソプロペニルベンゼンスルホン酸、イソプロペニルベンゼンスルホン酸リチウム、イソプロペニルベンゼンスルホン酸ナトリウム、イソプロペニルベンゼンスルホン酸カリウム、イソプロペニルベンゼンスルホン酸ルビジウム、イソプロペニルベンゼンスルホン酸アンモニウム、イソプロペニルベンゼンスルホン酸マグネシウム、イソプロペニルベンゼンスルホン酸カルシウム、アリルベンゼンスルホン酸、アリルベンゼンスルホン酸リチウム、アリルベンゼンスルホン酸ナトリウム、アリルベンゼンスルホン酸カリウム、アリルベンゼンスルホン酸ルビジウム、アリルベンゼンスルホン酸アンモニウム、アリルベンゼンスルホン酸マグネシウム、アリルベンゼンスルホン酸カルシウム、メタリルベンゼンスルホン酸、メタリルベンゼンスルホン酸リチウム、メタリルベンゼンスルホン酸ナトリウム、メタリルベンゼンスルホン酸カリウム、メタリルベンゼンスルホン酸ルビジウム、メタリルベンゼンスルホン酸アンモニウム、メタリルベンゼンスルホン酸マグネシウム、メタリルベンゼンスルホン酸カルシウム、ビニルナフタレンスルホン酸、ビニルナフタレンスルホン酸リチウム、ビニルナフタレンスルホン酸ナトリウム、ビニルナフタレンスルホン酸カリウム、ビニルナフタレンスルホン酸ルビジウム、ビニルナフタレンスルホン酸アンモニウム、ビニルナフタレンスルホン酸マグネシウム、ビニルナフタレンスルホン酸カルシウム、イソプロペニルナフタレンスルホン酸、イソプロペニルナフタレンスルホン酸リチウム、イソプロペニルナフタレンスルホン酸ナトリウム、イソプロペニルナフタレンスルホン酸カリウム、イソプロペニルナフタレンスルホン酸ルビジウム、イソプロペニルナフタレンスルホン酸アンモニウム、イソプロペニルナフタレンスルホン酸マグネシウム、イソプロペニルナフタレンスルホン酸カルシウム、アリルナフタレンスルホン酸、アリルナフタレンスルホン酸リチウム、アリルナフタレンスルホン酸ナトリウム、アリルナフタレンスルホン酸カリウム、アリルナフタレンスルホン酸ルビジウム、アリルナフタレンスルホン酸アンモニウム、アリルナフタレンスルホン酸マグネシウム、アリルナフタレンスルホン酸カルシウム、メタリルナフタレンスルホン酸、メタリルナフタレンスルホン酸リチウム、メタリルナフタレンスルホン酸ナトリウム、メタリルナフタレンスルホン酸カリウム、メタリルナフタレンスルホン酸ルビジウム、メタリルナフタレンスルホン酸アンモニウム、メタリルナフタレンスルホン酸マグネシウム、メタリルナフタレンスルホン酸カルシウム、ビニルアントラセンスルホン酸、ビニルアントラセンスルホン酸リチウム、ビニルアントラセンスルホン酸ナトリウム、ビニルアントラセンスルホン酸カリウム、ビニルアントラセンスルホン酸ルビジウム、ビニルアントラセンスルホン酸アンモニウム、ビニルアントラセンスルホン酸マグネシウム、ビニルアントラセンスルホン酸カルシウム、イソプロペニルアントラセンスルホン酸、イソプロペニルアントラセンスルホン酸リチウム、イソプロペニルアントラセンスルホン酸ナトリウム、イソプロペニルアントラセンスルホン酸カリウム、イソプロペニルアントラセンスルホン酸ルビジウム、イソプロペニルアントラセンスルホン酸アンモニウム、イソプロペニルアントラセンスルホン酸マグネシウム、イソプロペニルアントラセンスルホン酸カルシウム、アリルアントラセンスルホン酸、アリルアントラセンスルホン酸リチウム、アリルアントラセンスルホン酸ナトリウム、アリルアントラセンスルホン酸カリウム、アリルアントラセンスルホン酸ルビジウム、アリルアントラセンスルホン酸アンモニウム、アリルアントラセンスルホン酸マグネシウム、アリルアントラセンスルホン酸カルシウム、メタリルアントラセンスルホン酸、メタリルアントラセンスルホン酸リチウム、メタリルアントラセンスルホン酸ナトリウム、メタリルアントラセンスルホン酸カリウム、メタリルアントラセンスルホン酸ルビジウム、メタリルアントラセンスルホン酸アンモニウム、メタリルアントラセンスルホン酸マグネシウム、メタリルアントラセンスルホン酸カルシウム、ビニルフェナントレンスルホン酸、ビニルフェナントレンスルホン酸リチウム、ビニルフェナントレンスルホン酸ナトリウム、ビニルフェナントレンスルホン酸カリウム、ビニルフェナントレンスルホン酸ルビジウム、ビニルフェナントレンスルホン酸アンモニウム、ビニルフェナントレンスルホン酸マグネシウム、ビニルフェナントレンスルホン酸カルシウム、イソプロペニルフェナントレンスルホン酸、イソプロペニルフェナントレンスルホン酸リチウム、イソプロペニルフェナントレンスルホン酸ナトリウム、イソプロペニルフェナントレンスルホン酸カリウム、イソプロペニルフェナントレンスルホン酸ルビジウム、イソプロペニルフェナントレンスルホン酸アンモニウム、イソプロペニルフェナントレンスルホン酸マグネシウム、イソプロペニルフェナントレンスルホン酸カルシウム、アリルフェナントレンスルホン酸、アリルフェナントレンスルホン酸リチウム、アリルフェナントレンスルホン酸ナトリウム、アリルフェナントレンスルホン酸カリウム、アリルフェナントレンスルホン酸ルビジウム、アリルフェナントレンスルホン酸アンモニウム、アリルフェナントレンスルホン酸マグネシウム、アリルフェナントレンスルホン酸カルシウム、メタリルフェナントレンスルホン酸、メタリルフェナントレンスルホン酸リチウム、メタリルフェナントレンスルホン酸ナトリウム、メタリルフェナントレンスルホン酸カリウム、メタリルフェナントレンスルホン酸ルビジウム、メタリルフェナントレンスルホン酸アンモニウム、メタリルフェナントレンスルホン酸マグネシウム、メタリルフェナントレンスルホン酸カルシウム、スチレンジスルホン酸、スチレンジスルホン酸ジリチウム、スチレンジスルホン酸ジナトリウム、スチレンジスルホン酸ジカリウム、スチレンジスルホン酸ジルビジウム、スチレンジスルホン酸ジアンモニウム、スチレンジスルホン酸マグネシウム、スチレンジスルホン酸カルシウム、イソプロペニルベンゼンジスルホン酸、イソプロペニルベンゼンジスルホン酸リチウム、イソプロペニルベンゼンジスルホン酸ナトリウム、イソプロペニルベンゼンジスルホン酸カリウム、イソプロペニルベンゼンジスルホン酸ルビジウム、イソプロペニルベンゼンジスルホン酸アンモニウム、イソプロペニルベンゼンジスルホン酸マグネシウム、イソプロペニルベンゼンジスルホン酸カルシウム、ビニルナフタレントリスルホン酸、ビニルナフタレントリスルホン酸トリリチウム、ビニルナフタレントリスルホン酸トリナトリウム、ビニルナフタレントリスルホン酸トリカリウム、ビニルナフタレントリスルホン酸トリルビジウム、ビニルナフタレントリスルホン酸トリアンモニウム、ビニルナフタレントリスルホン酸マグネシウム、ビニルナフタレントリスルホン酸カルシウム、イソプロペニルナフタレントリスルホン酸、イソプロペニルナフタレントリスルホン酸ジリチウム、イソプロペニルナフタレントリスルホン酸ジナトリウム、イソプロペニルナフタレントリスルホン酸ジカリウム、イソプロペニルナフタレントリスルホン酸ジルビジウム、イソプロペニルナフタレントリスルホン酸ジアンモニウム、イソプロペニルナフタレントリスルホン酸マグネシウム、イソプロペニルナフタレントリスルホン酸カルシウムなどが挙げられる。
【０１３７】
【化２７】
2016143778.tif 000029
【０１３８】
上記式（Ｉｆ）中、Ｘは、−Ｏ−，−Ｓ−，−ＮＨ−，または−ＮＣＨ3−を表し、ｒは水素原子またはメチル基を表し、ｒ1〜ｒ4は、それぞれ独立して、水素原子、メチル基、エチル基、または水酸基を表し、ｍ１は０〜１０の整数を表し、ｎ１は０〜１００の整数を表し、Ｍは、水素イオン、アンモニウムイオン、アルカリ金属イオン、または１／２原子のアルカリ土類金属イオンを表す。
【０１３９】
上記一般式（Ｉｆ）で表される化合物として、例えば、（メタ）アクリル酸、（メタ）アクリル酸リチウム、（メタ）アクリル酸ナトリウム、（メタ）アクリル酸カリウム、（メタ）アクリル酸アンモニウム、（メタ）アクリル酸マグネシウム、（メタ）アクリル酸カルシウム、（メタ）アクリロイルオキシグリコール酸、（メタ）アクリロイルオキシグリコール酸リチウム、（メタ）アクリロイルオキシグリコール酸ナトリウム、（メタ）アクリロイルオキシグリコール酸カリウム、（メタ）アクリロイルオキシグリコール酸アンモニウム、（メタ）アクリロイルオキシグリコール酸マグネシウム、（メタ）アクリロイルオキシグリコール酸カルシウム、２−（メタ）アクリロイルオキシ−プロピオン酸、２−（メタ）アクリロイルオキシ−プロピオン酸リチウム、２−（メタ）アクリロイルオキシ−プロピオン酸ナトリウム、２−（メタ）アクリロイルオキシ−プロピオン酸カリウム、２−（メタ）アクリロイルオキシ−プロピオン酸アンモニウム、２−（メタ）アクリロイルオキシ−プロピオン酸マグネシウム、２−（メタ）アクリロイルオキシ−プロピオン酸カルシウム、３−（メタ）アクリロイルオキシ−プロピオン酸、３−（メタ）アクリロイルオキシ−プロピオン酸リチウム、３−（メタ）アクリロイルオキシ−プロピオン酸ナトリウム、３−（メタ）アクリロイルオキシ−プロピオン酸カリウム、３−（メタ）アクリロイルオキシ−プロピオン酸アンモニウム、３−（メタ）アクリロイルオキシ−プロピオン酸マグネシウム、３−（メタ）アクリロイルオキシ−プロピオン酸カルシウム、（メタ）アクリロイルオキシ−グルコン酸、（メタ）アクリロイルオキシ−グルコン酸リチウム、（メタ）アクリロイルオキシ−グルコン酸ナトリウム、（メタ）アクリロイルオキシ−グルコン酸カリウム、（メタ）アクリロイルオキシ−グルコン酸アンモニウム、（メタ）アクリロイルオキシ−グルコン酸マグネシウム、（メタ）アクリロイルオキシ−グルコン酸カルシウム、（メタ）アクリロイルチオグリコール酸、（メタ）アクリロイルチオグリコール酸リチウム、（メタ）アクリロイルチオグリコール酸ナトリウム、（メタ）アクリロイルチオグリコール酸カリウム、（メタ）アクリロイルチオグリコール酸アンモニウム、（メタ）アクリロイルチオグリコール酸マグネシウム、（メタ）アクリロイルチオグリコール酸カルシウム、２−（メタ）アクリロイルチオ−プロピオン酸、２−（メタ）アクリロイルチオ−プロピオン酸リチウム、２−（メタ）アクリロイルチオ−プロピオン酸ナトリウム、２−（メタ）アクリロイルチオ−プロピオン酸カリウム、２−（メタ）アクリロイルチオ−プロピオン酸アンモニウム、２−（メタ）アクリロイルチオ−プロピオン酸マグネシウム、２−（メタ）アクリロイルチオ−プロピオン酸カルシウム、３−（メタ）アクリロイルチオ−プロピオン酸、３−（メタ）アクリロイルチオ−プロピオン酸リチウム、３−（メタ）アクリロイルチオ−プロピオン酸ナトリウム、３−（メタ）アクリロイルチオ−プロピオン酸カリウム、３−（メタ）アクリロイルチオ−プロピオン酸アンモニウム、３−（メタ）アクリロイルチオ−プロピオン酸マグネシウム、３−（メタ）アクリロイルチオ−プロピオン酸カルシウム、Ｎ−（メタ）アクリロイル−グリシン、Ｎ−（メタ）アクリロイル−グリシンリチウム、Ｎ−（メタ）アクリロイル−グリシンナトリウム、Ｎ−（メタ）アクリロイル−グリシンカリウム、Ｎ−（メタ）アクリロイル−グリシンアンモニウム、Ｎ−（メタ）アクリロイル−グリシンマグネシウム、Ｎ−（メタ）アクリロイル−グリシンカルシウム、Ｎ−（メタ）アクリロイル−アラニン、Ｎ−（メタ）アクリロイル−アラニンリチウム、Ｎ−（メタ）アクリロイル−アラニンナトリウム、Ｎ−（メタ）アクリロイル−アラニンカリウム、Ｎ−（メタ）アクリロイル−アラニンアンモニウム、Ｎ−（メタ）アクリロイル−アラニンマグネシウム、Ｎ−（メタ）アクリロイル−アラニンカルシウムなどが挙げられる。
【０１４０】
【化２８】
2016143778.tif 000030
【０１４１】
上記式（Ｉｇ）中、Ｘは、−Ｏ−，−Ｓ−，−ＮＨ−，または−ＮＣＨ3−を表し、ｒは水素原子またはメチル基を表し、ｒ１〜ｒ６は、独立して、水素原子、メチル基、エチル基、または水酸基を表し、ｒ7およびｒ8は、独立して、水素原子、メチリデン基、メチル基、エチル基、または水酸基を表し、ｒ5およびｒ6が結合する炭素原子とｒ7およびｒ8が結合する炭素原子との結合は、単結合でも、二重結合でもよく、ｍ１およびｍ３は独立して０〜１０の整数を表し、Ｍは、水素イオン、アンモニウムイオン、アルカリ金属イオン、または１／２原子のアルカリ土類金属イオンを表す。
【０１４２】
上記一般式（Ｉｇ）で表される化合物としては、例えば、マロン酸−モノ｛２−（メタ）アクリロイルオキシ−エチル｝エステル、マロン酸−モノ｛２−（メタ）アクリロイルオキシ−エチル｝エステル・リチウム、マロン酸−モノ｛２−（メタ）アクリロイルオキシ−エチル｝エステル・ナトリウム、マロン酸−モノ｛２−（メタ）アクリロイルオキシ−エチル｝エステル・カリウム、マロン酸−モノ｛２−（メタ）アクリロイルオキシ−エチル｝エステル・アンモニウム、マロン酸−モノ｛２−（メタ）アクリロイルオキシ−エチル｝エステル・マグネシウム、マロン酸−モノ｛２−（メタ）アクリロイルオキシ−エチル｝エステル・カルシウム、マロン酸−モノ｛２−（メタ）アクリロイルオキシ−プロピル｝エステル、マロン酸−モノ｛２−（メタ）アクリロイルオキシ−プロピル｝エステル・リチウム、マロン酸−モノ｛２−（メタ）アクリロイルオキシ−プロピル｝エステル・ナトリウム、マロン酸−モノ｛２−（メタ）アクリロイルオキシ−プロピル｝エステル・カリウム、マロン酸−モノ｛２−（メタ）アクリロイルオキシ−プロピル｝エステル・アンモニウム、マロン酸−モノ｛２−（メタ）アクリロイルオキシ−プロピル｝エステル・マグネシウム、マロン酸−モノ｛２−（メタ）アクリロイルオキシ−プロピル｝エステル・カルシウム、マロン酸−モノ｛３−（メタ）アクリロイルオキシ−プロピル｝エステル、マロン酸−モノ｛３−（メタ）アクリロイルオキシ−プロピル｝エステル・リチウム、マロン酸−モノ｛３−（メタ）アクリロイルオキシ−プロピル｝エステル・ナトリウム、マロン酸−モノ｛３−（メタ）アクリロイルオキシ−プロピル｝エステル・カリウム、マロン酸−モノ｛３−（メタ）アクリロイルオキシ−プロピル｝エステル・アンモニウム、マロン酸−モノ｛３−（メタ）アクリロイルオキシ−プロピル｝エステル・マグネシウム、マロン酸−モノ｛３−（メタ）アクリロイルオキシ−プロピル｝エステル・カルシウム、マロン酸−モノ｛４−（メタ）アクリロイルオキシ−ブチル｝エステル、マロン酸−モノ｛４−（メタ）アクリロイルオキシ−ブチル｝エステル・リチウム、マロン酸−モノ｛４−（メタ）アクリロイルオキシ−ブチル｝エステル・ナトリウム、マロン酸−モノ｛４−（メタ）アクリロイルオキシ−ブチル｝エステル・カリウム、マロン酸−モノ｛４−（メタ）アクリロイルオキシ−ブチル｝エステル・アンモニウム、マロン酸−モノ｛４−（メタ）アクリロイルオキシ−ブチル｝エステル・マグネシウム、マロン酸−モノ｛４−（メタ）アクリロイルオキシ−ブチル｝エステル・カルシウム、マロン酸−モノ｛６−（メタ）アクリロイルオキシ−ヘキシル｝エステル、マロン酸−モノ｛６−（メタ）アクリロイルオキシ−ヘキシル｝エステル・リチウム、マロン酸−モノ｛６−（メタ）アクリロイルオキシ−ヘキシル｝エステル・ナトリウム、マロン酸−モノ｛６−（メタ）アクリロイルオキシ−ヘキシル｝エステル・カリウム、マロン酸−モノ｛６−（メタ）アクリロイルオキシ−ヘキシル｝エステル・アンモニウム、マロン酸−モノ｛６−（メタ）アクリロイルオキシ−ヘキシル｝エステル・マグネシウム、マロン酸−モノ｛６−（メタ）アクリロイルオキシ−ヘキシル｝エステル・カルシウム、コハク酸−モノ｛２−（メタ）アクリロイルオキシ−エチル｝エステル、コハク酸−モノ｛２−（メタ）アクリロイルオキシ−エチル｝エステル・リチウム、コハク酸−モノ｛２−（メタ）アクリロイルオキシ−エチル｝エステル・ナトリウム、コハク酸−モノ｛２−（メタ）アクリロイルオキシ−エチル｝エステル・カリウム、コハク酸−モノ｛２−（メタ）アクリロイルオキシ−エチル｝エステル・アンモニウム、コハク酸−モノ｛２−（メタ）アクリロイルオキシ−エチル｝エステル・マグネシウム、コハク酸−モノ｛２−（メタ）アクリロイルオキシ−エチル｝エステル・カルシウム、コハク酸−モノ｛２−（メタ）アクリロイルオキシ−プロピル｝エステル、コハク酸−モノ｛２−（メタ）アクリロイルオキシ−プロピル｝エステル・リチウム、コハク酸−モノ｛２−（メタ）アクリロイルオキシ−プロピル｝エステル・ナトリウム、コハク酸−モノ｛２−（メタ）アクリロイルオキシ−プロピル｝エステル・カリウム、コハク酸−モノ｛２−（メタ）アクリロイルオキシ−プロピル｝エステル・アンモニウム、コハク酸−モノ｛２−（メタ）アクリロイルオキシ−プロピル｝エステル・マグネシウム、コハク酸−モノ｛２−（メタ）アクリロイルオキシ−プロピル｝エステル・カルシウム、コハク酸−モノ｛３−（メタ）アクリロイルオキシ−プロピル｝エステル、コハク酸−モノ｛３−（メタ）アクリロイルオキシ−プロピル｝エステル・リチウム、コハク酸−モノ｛３−（メタ）アクリロイルオキシ−プロピル｝エステル・ナトリウム、コハク酸−モノ｛３−（メタ）アクリロイルオキシ−プロピル｝エステル・カリウム、コハク酸−モノ｛３−（メタ）アクリロイルオキシ−プロピル｝エステル・アンモニウム、コハク酸−モノ｛３−（メタ）アクリロイルオキシ−プロピル｝エステル・マグネシウム、コハク酸−モノ｛３−（メタ）アクリロイルオキシ−プロピル｝エステル・カルシウム、コハク酸−モノ｛４−（メタ）アクリロイルオキシ−ブチル｝エステル、コハク酸−モノ｛４−（メタ）アクリロイルオキシ−ブチル｝エステル・リチウム、コハク酸−モノ｛４−（メタ）アクリロイルオキシ−ブチル｝エステル・ナトリウム、コハク酸−モノ｛４−（メタ）アクリロイルオキシ−ブチル｝エステル・カリウム、コハク酸−モノ｛４−（メタ）アクリロイルオキシ−ブチル｝エステル・アンモニウム、コハク酸−モノ｛４−（メタ）アクリロイルオキシ−ブチル｝エステル・マグネシウム、コハク酸−モノ｛４−（メタ）アクリロイルオキシ−ブチル｝エステル・カルシウム、コハク酸−モノ｛６−（メタ）アクリロイルオキシ−ヘキシル｝エステル、コハク酸−モノ｛６−（メタ）アクリロイルオキシ−ヘキシル｝エステル・リチウム、コハク酸−モノ｛６−（メタ）アクリロイルオキシ−ヘキシル｝エステル・ナトリウム、コハク酸−モノ｛６−（メタ）アクリロイルオキシ−ヘキシル｝エステル・カリウム、コハク酸−モノ｛６−（メタ）アクリロイルオキシ−ヘキシル｝エステル・アンモニウム、コハク酸−モノ｛６−（メタ）アクリロイルオキシ−ヘキシル｝エステル・マグネシウム、コハク酸−モノ｛６−（メタ）アクリロイルオキシ−ヘキシル｝エステル・カルシウム、グルタン酸−モノ｛２−（メタ）アクリロイルオキシ−エチル｝エステル、グルタン酸−モノ｛２−（メタ）アクリロイルオキシ−エチル｝エステル・リチウム、グルタン酸−モノ｛２−（メタ）アクリロイルオキシ−エチル｝エステル・ナトリウム、グルタン酸−モノ｛２−（メタ）アクリロイルオキシ−エチル｝エステル・カリウム、グルタン酸−モノ｛２−（メタ）アクリロイルオキシ−エチル｝エステル・アンモニウム、グルタン酸−モノ｛２−（メタ）アクリロイルオキシ−エチル｝エステル・マグネシウム、グルタン酸−モノ｛２−（メタ）アクリロイルオキシ−エチル｝エステル・カルシウム、グルタン酸−モノ｛２−（メタ）アクリロイルオキシ−プロピル｝エステル、グルタン酸−モノ｛２−（メタ）アクリロイルオキシ−プロピル｝エステル・リチウム、グルタン酸−モノ｛２−（メタ）アクリロイルオキシ−プロピル｝エステル・ナトリウム、グルタン酸−モノ｛２−（メタ）アクリロイルオキシ−プロピル｝エステル・カリウム、グルタン酸−モノ｛２−（メタ）アクリロイルオキシ−プロピル｝エステル・アンモニウム、グルタン酸−モノ｛２−（メタ）アクリロイルオキシ−プロピル｝エステル・マグネシウム、グルタン酸−モノ｛２−（メタ）アクリロイルオキシ−プロピル｝エステル・カルシウム、グルタン酸−モノ｛３−（メタ）アクリロイルオキシ−プロピル｝エステル、グルタン酸−モノ｛３−（メタ）アクリロイルオキシ−プロピル｝エステル・リチウム、グルタン酸−モノ｛３−（メタ）アクリロイルオキシ−プロピル｝エステル・ナトリウム、グルタン酸−モノ｛３−（メタ）アクリロイルオキシ−プロピル｝エステル・カリウム、グルタン酸−モノ｛３−（メタ）アクリロイルオキシ−プロピル｝エステル・アンモニウム、グルタン酸−モノ｛３−（メタ）アクリロイルオキシ−プロピル｝エステル・マグネシウム、グルタン酸−モノ｛３−（メタ）アクリロイルオキシ−プロピル｝エステル・カルシウム、グルタン酸−モノ｛４−（メタ）アクリロイルオキシ−ブチル｝エステル、グルタン酸−モノ｛４−（メタ）アクリロイルオキシ−ブチル｝エステル・リチウム、グルタン酸−モノ｛４−（メタ）アクリロイルオキシ−ブチル｝エステル・ナトリウム、グルタン酸−モノ｛４−（メタ）アクリロイルオキシ−ブチル｝エステル・カリウム、グルタン酸−モノ｛４−（メタ）アクリロイルオキシ−ブチル｝エステル・アンモニウム、グルタン酸−モノ｛４−（メタ）アクリロイルオキシ−ブチル｝エステル・マグネシウム、グルタン酸−モノ｛４−（メタ）アクリロイルオキシ−ブチル｝エステル・カルシウム、グルタン酸−モノ｛６−（メタ）アクリロイルオキシ−ヘキシル｝エステル、グルタン酸−モノ｛６−（メタ）アクリロイルオキシ−ヘキシル｝エステル・リチウム、グルタン酸−モノ｛６−（メタ）アクリロイルオキシ−ヘキシル｝エステル・ナトリウム、グルタン酸−モノ｛６−（メタ）アクリロイルオキシ−ヘキシル｝エステル・カリウム、グルタン酸−モノ｛６−（メタ）アクリロイルオキシ−ヘキシル｝エステル・アンモニウム、グルタン酸−モノ｛６−（メタ）アクリロイルオキシ−ヘキシル｝エステル・マグネシウム、グルタン酸−モノ｛６−（メタ）アクリロイルオキシ−ヘキシル｝エステル・カルシウム、アジピン酸−モノ｛２−（メタ）アクリロイルオキシ−エチル｝エステル、アジピン酸−モノ｛２−（メタ）アクリロイルオキシ−エチル｝エステル・リチウム、アジピン酸−モノ｛２−（メタ）アクリロイルオキシ−エチル｝エステル・ナトリウム、アジピン酸−モノ｛２−（メタ）アクリロイルオキシ−エチル｝エステル・カリウム、アジピン酸−モノ｛２−（メタ）アクリロイルオキシ−エチル｝エステル・アンモニウム、アジピン酸−モノ｛２−（メタ）アクリロイルオキシ−エチル｝エステル・マグネシウム、アジピン酸−モノ｛２−（メタ）アクリロイルオキシ−エチル｝エステル・カルシウム、アジピン酸−モノ｛２−（メタ）アクリロイルオキシ−プロピル｝エステル、アジピン酸−モノ｛２−（メタ）アクリロイルオキシ−プロピル｝エステル・リチウム、アジピン酸−モノ｛２−（メタ）アクリロイルオキシ−プロピル｝エステル・ナトリウム、アジピン酸−モノ｛２−（メタ）アクリロイルオキシ−プロピル｝エステル・カリウム、アジピン酸−モノ｛２−（メタ）アクリロイルオキシ−プロピル｝エステル・アンモニウム、アジピン酸−モノ｛２−（メタ）アクリロイルオキシ−プロピル｝エステル・マグネシウム、
アジピン酸−モノ｛２−（メタ）アクリロイルオキシ−プロピル｝エステル・カルシウム、アジピン酸−モノ｛３−（メタ）アクリロイルオキシ−プロピル｝エステル、アジピン酸−モノ｛３−（メタ）アクリロイルオキシ−プロピル｝エステル・リチウム、アジピン酸−モノ｛３−（メタ）アクリロイルオキシ−プロピル｝エステル・ナトリウム、アジピン酸−モノ｛３−（メタ）アクリロイルオキシ−プロピル｝エステル・カリウム、アジピン酸−モノ｛３−（メタ）アクリロイルオキシ−プロピル｝エステル・アンモニウム、アジピン酸−モノ｛３−（メタ）アクリロイルオキシ−プロピル｝エステル・マグネシウム、アジピン酸−モノ｛３−（メタ）アクリロイルオキシ−プロピル｝エステル・カルシウム、アジピン酸−モノ｛４−（メタ）アクリロイルオキシ−ブチル｝エステル、アジピン酸−モノ｛４−（メタ）アクリロイルオキシ−ブチル｝エステル・リチウム、アジピン酸−モノ｛４−（メタ）アクリロイルオキシ−ブチル｝エステル・ナトリウム、アジピン酸−モノ｛４−（メタ）アクリロイルオキシ−ブチル｝エステル・カリウム、アジピン酸−モノ｛４−（メタ）アクリロイルオキシ−ブチル｝エステル・アンモニウム、アジピン酸−モノ｛４−（メタ）アクリロイルオキシ−ブチル｝エステル・マグネシウム、アジピン酸−モノ｛４−（メタ）アクリロイルオキシ−ブチル｝エステル・カルシウム、アジピン酸−モノ｛６−（メタ）アクリロイルオキシ−ヘキシル｝エステル、アジピン酸−モノ｛６−（メタ）アクリロイルオキシ−ヘキシル｝エステル・リチウム、アジピン酸−モノ｛６−（メタ）アクリロイルオキシ−ヘキシル｝エステル・ナトリウム、アジピン酸−モノ｛６−（メタ）アクリロイルオキシ−ヘキシル｝エステル・カリウム、アジピン酸−モノ｛６−（メタ）アクリロイルオキシ−ヘキシル｝エステル・アンモニウム、アジピン酸−モノ｛６−（メタ）アクリロイルオキシ−ヘキシル｝エステル・マグネシウム、アジピン酸−モノ｛６−（メタ）アクリロイルオキシ−ヘキシル｝エステル・カルシウム、ピメリン酸−モノ｛２−（メタ）アクリロイルオキシ−エチル｝エステル、ピメリン酸−モノ｛２−（メタ）アクリロイルオキシ−エチル｝エステル・リチウム、ピメリン酸−モノ｛２−（メタ）アクリロイルオキシ−エチル｝エステル・ナトリウム、ピメリン酸−モノ｛２−（メタ）アクリロイルオキシ−エチル｝エステル・カリウム、ピメリン酸−モノ｛２−（メタ）アクリロイルオキシ−エチル｝エステル・アンモニウム、ピメリン酸−モノ｛２−（メタ）アクリロイルオキシ−エチル｝エステル・マグネシウム、ピメリン酸−モノ｛２−（メタ）アクリロイルオキシ−エチル｝エステル・カルシウム、ピメリン酸−モノ｛２−（メタ）アクリロイルオキシ−プロピル｝エステル、ピメリン酸−モノ｛２−（メタ）アクリロイルオキシ−プロピル｝エステル・リチウム、ピメリン酸−モノ｛２−（メタ）アクリロイルオキシ−プロピル｝エステル・ナトリウム、ピメリン酸−モノ｛２−（メタ）アクリロイルオキシ−プロピル｝エステル・カリウム、ピメリン酸−モノ｛２−（メタ）アクリロイルオキシ−プロピル｝エステル・アンモニウム、ピメリン酸−モノ｛２−（メタ）アクリロイルオキシ−プロピル｝エステル・マグネシウム、ピメリン酸−モノ｛２−（メタ）アクリロイルオキシ−プロピル｝エステル・カルシウム、ピメリン酸−モノ｛３−（メタ）アクリロイルオキシ−プロピル｝エステル、ピメリン酸−モノ｛３−（メタ）アクリロイルオキシ−プロピル｝エステル・リチウム、ピメリン酸−モノ｛３−（メタ）アクリロイルオキシ−プロピル｝エステル・ナトリウム、ピメリン酸−モノ｛３−（メタ）アクリロイルオキシ−プロピル｝エステル・カリウム、ピメリン酸−モノ｛３−（メタ）アクリロイルオキシ−プロピル｝エステル・アンモニウム、ピメリン酸−モノ｛３−（メタ）アクリロイルオキシ−プロピル｝エステル・マグネシウム、ピメリン酸−モノ｛３−（メタ）アクリロイルオキシ−プロピル｝エステル・カルシウム、ピメリン酸−モノ｛４−（メタ）アクリロイルオキシ−ブチル｝エステル、ピメリン酸−モノ｛４−（メタ）アクリロイルオキシ−ブチル｝エステル・リチウム、ピメリン酸−モノ｛４−（メタ）アクリロイルオキシ−ブチル｝エステル・ナトリウム、ピメリン酸−モノ｛４−（メタ）アクリロイルオキシ−ブチル｝エステル・カリウム、ピメリン酸−モノ｛４−（メタ）アクリロイルオキシ−ブチル｝エステル・アンモニウム、ピメリン酸−モノ｛４−（メタ）アクリロイルオキシ−ブチル｝エステル・マグネシウム、ピメリン酸−モノ｛４−（メタ）アクリロイルオキシ−ブチル｝エステル・カルシウム、ピメリン酸−モノ｛６−（メタ）アクリロイルオキシ−ヘキシル｝エステル、ピメリン酸−モノ｛６−（メタ）アクリロイルオキシ−ヘキシル｝エステル・リチウム、ピメリン酸−モノ｛６−（メタ）アクリロイルオキシ−ヘキシル｝エステル・ナトリウム、ピメリン酸−モノ｛６−（メタ）アクリロイルオキシ−ヘキシル｝エステル・カリウム、ピメリン酸−モノ｛６−（メタ）アクリロイルオキシ−ヘキシル｝エステル・アンモニウム、ピメリン酸−モノ｛６−（メタ）アクリロイルオキシ−ヘキシル｝エステル・マグネシウム、ピメリン酸−モノ｛６−（メタ）アクリロイルオキシ−ヘキシル｝エステル・カルシウム、スベリン酸−モノ｛２−（メタ）アクリロイルオキシ−エチル｝エステル、スベリン酸−モノ｛２−（メタ）アクリロイルオキシ−エチル｝エステル・リチウム、スベリン酸−モノ｛２−（メタ）アクリロイルオキシ−エチル｝エステル・ナトリウム、スベリン酸−モノ｛２−（メタ）アクリロイルオキシ−エチル｝エステル・カリウム、スベリン酸−モノ｛２−（メタ）アクリロイルオキシ−エチル｝エステル・アンモニウム、スベリン酸−モノ｛２−（メタ）アクリロイルオキシ−エチル｝エステル・マグネシウム、スベリン酸−モノ｛２−（メタ）アクリロイルオキシ−エチル｝エステル・カルシウム、スベリン酸−モノ｛２−（メタ）アクリロイルオキシ−プロピル｝エステル、スベリン酸−モノ｛２−（メタ）アクリロイルオキシ−プロピル｝エステル・リチウム、スベリン酸−モノ｛２−（メタ）アクリロイルオキシ−プロピル｝エステル・ナトリウム、スベリン酸−モノ｛２−（メタ）アクリロイルオキシ−プロピル｝エステル・カリウム、スベリン酸−モノ｛２−（メタ）アクリロイルオキシ−プロピル｝エステル・アンモニウム、スベリン酸−モノ｛２−（メタ）アクリロイルオキシ−プロピル｝エステル・マグネシウム、スベリン酸−モノ｛２−（メタ）アクリロイルオキシ−プロピル｝エステル・カルシウム、スベリン酸−モノ｛３−（メタ）アクリロイルオキシ−プロピル｝エステル、スベリン酸−モノ｛３−（メタ）アクリロイルオキシ−プロピル｝エステル・リチウム、スベリン酸−モノ｛３−（メタ）アクリロイルオキシ−プロピル｝エステル・ナトリウム、スベリン酸−モノ｛３−（メタ）アクリロイルオキシ−プロピル｝エステル・カリウム、スベリン酸−モノ｛３−（メタ）アクリロイルオキシ−プロピル｝エステル・アンモニウム、スベリン酸−モノ｛３−（メタ）アクリロイルオキシ−プロピル｝エステル・マグネシウム、スベリン酸−モノ｛３−（メタ）アクリロイルオキシ−プロピル｝エステル・カルシウム、
スベリン酸−モノ｛４−（メタ）アクリロイルオキシ−ブチル｝エステル、スベリン酸−モノ｛４−（メタ）アクリロイルオキシ−ブチル｝エステル・リチウム、スベリン酸−モノ｛４−（メタ）アクリロイルオキシ−ブチル｝エステル・ナトリウム、スベリン酸−モノ｛４−（メタ）アクリロイルオキシ−ブチル｝エステル・カリウム、スベリン酸−モノ｛４−（メタ）アクリロイルオキシ−ブチル｝エステル・アンモニウム、スベリン酸−モノ｛４−（メタ）アクリロイルオキシ−ブチル｝エステル・マグネシウム、スベリン酸−モノ｛４−（メタ）アクリロイルオキシ−ブチル｝エステル・カルシウム、スベリン酸−モノ｛６−（メタ）アクリロイルオキシ−ヘキシル｝エステル、スベリン酸−モノ｛６−（メタ）アクリロイルオキシ−ヘキシル｝エステル・リチウム、スベリン酸−モノ｛６−（メタ）アクリロイルオキシ−ヘキシル｝エステル・ナトリウム、スベリン酸−モノ｛６−（メタ）アクリロイルオキシ−ヘキシル｝エステル・カリウム、スベリン酸−モノ｛６−（メタ）アクリロイルオキシ−ヘキシル｝エステル・アンモニウム、スベリン酸−モノ｛６−（メタ）アクリロイルオキシ−ヘキシル｝エステル・マグネシウム、スベリン酸−モノ｛６−（メタ）アクリロイルオキシ−ヘキシル｝エステル・カルシウム、セバシン酸−モノ｛２−（メタ）アクリロイルオキシ−エチル｝エステル、セバシン酸−モノ｛２−（メタ）アクリロイルオキシ−エチル｝エステル・リチウム、セバシン酸−モノ｛２−（メタ）アクリロイルオキシ−エチル｝エステル・ナトリウム、セバシン酸−モノ｛２−（メタ）アクリロイルオキシ−エチル｝エステル・カリウム、セバシン酸−モノ｛２−（メタ）アクリロイルオキシ−エチル｝エステル・アンモニウム、セバシン酸−モノ｛２−（メタ）アクリロイルオキシ−エチル｝エステル・マグネシウム、セバシン酸−モノ｛２−（メタ）アクリロイルオキシ−エチル｝エステル・カルシウム、セバシン酸−モノ｛２−（メタ）アクリロイルオキシ−プロピル｝エステル、セバシン酸−モノ｛２−（メタ）アクリロイルオキシ−プロピル｝エステル・リチウム、セバシン酸−モノ｛２−（メタ）アクリロイルオキシ−プロピル｝エステル・ナトリウム、セバシン酸−モノ｛２−（メタ）アクリロイルオキシ−プロピル｝エステル・カリウム、セバシン酸−モノ｛２−（メタ）アクリロイルオキシ−プロピル｝エステル・アンモニウム、セバシン酸−モノ｛２−（メタ）アクリロイルオキシ−プロピル｝エステル・マグネシウム、セバシン酸−モノ｛２−（メタ）アクリロイルオキシ−プロピル｝エステル・カルシウム、セバシン酸−モノ｛３−（メタ）アクリロイルオキシ−プロピル｝エステル、セバシン酸−モノ｛３−（メタ）アクリロイルオキシ−プロピル｝エステル・リチウム、セバシン酸−モノ｛３−（メタ）アクリロイルオキシ−プロピル｝エステル・ナトリウム、セバシン酸−モノ｛３−（メタ）アクリロイルオキシ−プロピル｝エステル・カリウム、セバシン酸−モノ｛３−（メタ）アクリロイルオキシ−プロピル｝エステル・アンモニウム、セバシン酸−モノ｛３−（メタ）アクリロイルオキシ−プロピル｝エステル・マグネシウム、セバシン酸−モノ｛３−（メタ）アクリロイルオキシ−プロピル｝エステル・カルシウム、セバシン酸−モノ｛４−（メタ）アクリロイルオキシ−ブチル｝エステル、セバシン酸−モノ｛４−（メタ）アクリロイルオキシ−ブチル｝エステル・リチウム、セバシン酸−モノ｛４−（メタ）アクリロイルオキシ−ブチル｝エステル・ナトリウム、セバシン酸−モノ｛４−（メタ）アクリロイルオキシ−ブチル｝エステル・カリウム、セバシン酸−モノ｛４−（メタ）アクリロイルオキシ−ブチル｝エステル・アンモニウム、セバシン酸−モノ｛４−（メタ）アクリロイルオキシ−ブチル｝エステル・マグネシウム、セバシン酸−モノ｛４−（メタ）アクリロイルオキシ−ブチル｝エステル・カルシウム、セバシン酸−モノ｛６−（メタ）アクリロイルオキシ−ヘキシル｝エステル、セバシン酸−モノ｛６−（メタ）アクリロイルオキシ−ヘキシル｝エステル・リチウム、セバシン酸−モノ｛６−（メタ）アクリロイルオキシ−ヘキシル｝エステル・ナトリウム、セバシン酸−モノ｛６−（メタ）アクリロイルオキシ−ヘキシル｝エステル・カリウム、セバシン酸−モノ｛６−（メタ）アクリロイルオキシ−ヘキシル｝エステル・アンモニウム、セバシン酸−モノ｛６−（メタ）アクリロイルオキシ−ヘキシル｝エステル・マグネシウム、セバシン酸−モノ｛６−（メタ）アクリロイルオキシ−ヘキシル｝エステル・カルシウム、ドデカン二酸−モノ｛２−（メタ）アクリロイルオキシ−エチル｝エステル、ドデカン二酸−モノ｛２−（メタ）アクリロイルオキシ−エチル｝エステル・リチウム、ドデカン二酸−モノ｛２−（メタ）アクリロイルオキシ−エチル｝エステル・ナトリウム、ドデカン二酸−モノ｛２−（メタ）アクリロイルオキシ−エチル｝エステル・カリウム、ドデカン二酸−モノ｛２−（メタ）アクリロイルオキシ−エチル｝エステル・アンモニウム、ドデカン二酸−モノ｛２−（メタ）アクリロイルオキシ−エチル｝エステル・マグネシウム、ドデカン二酸−モノ｛２−（メタ）アクリロイルオキシ−エチル｝エステル・カルシウム、
ドデカン二酸−モノ｛２−（メタ）アクリロイルオキシ−プロピル｝エステル、ドデカン二酸−モノ｛２−（メタ）アクリロイルオキシ−プロピル｝エステル・リチウム、ドデカン二酸−モノ｛２−（メタ）アクリロイルオキシ−プロピル｝エステル・ナトリウム、ドデカン二酸−モノ｛２−（メタ）アクリロイルオキシ−プロピル｝エステル・カリウム、ドデカン二酸−モノ｛２−（メタ）アクリロイルオキシ−プロピル｝エステル・アンモニウム、ドデカン二酸−モノ｛２−（メタ）アクリロイルオキシ−プロピル｝エステル・マグネシウム、ドデカン二酸−モノ｛２−（メタ）アクリロイルオキシ−プロピル｝エステル・カルシウム、ドデカン二酸−モノ｛３−（メタ）アクリロイルオキシ−プロピル｝エステル、ドデカン二酸−モノ｛３−（メタ）アクリロイルオキシ−プロピル｝エステル・リチウム、ドデカン二酸−モノ｛３−（メタ）アクリロイルオキシ−プロピル｝エステル・ナトリウム、ドデカン二酸−モノ｛３−（メタ）アクリロイルオキシ−プロピル｝エステル・カリウム、ドデカン二酸−モノ｛３−（メタ）アクリロイルオキシ−プロピル｝エステル・アンモニウム、ドデカン二酸−モノ｛３−（メタ）アクリロイルオキシ−プロピル｝エステル・マグネシウム、ドデカン二酸−モノ｛３−（メタ）アクリロイルオキシ−プロピル｝エステル・カルシウム、ドデカン二酸−モノ｛４−（メタ）アクリロイルオキシ−ブチル｝エステル、ドデカン二酸−モノ｛４−（メタ）アクリロイルオキシ−ブチル｝エステル・リチウム、ドデカン二酸−モノ｛４−（メタ）アクリロイルオキシ−ブチル｝エステル・ナトリウム、ドデカン二酸−モノ｛４−（メタ）アクリロイルオキシ−ブチル｝エステル・カリウム、ドデカン二酸−モノ｛４−（メタ）アクリロイルオキシ−ブチル｝エステル・アンモニウム、ドデカン二酸−モノ｛４−（メタ）アクリロイルオキシ−ブチル｝エステル・マグネシウム、ドデカン二酸−モノ｛４−（メタ）アクリロイルオキシ−ブチル｝エステル・カルシウム、ドデカン二酸−モノ｛６−（メタ）アクリロイルオキシ−ヘキシル｝エステル、ドデカン二酸−モノ｛６−（メタ）アクリロイルオキシ−ヘキシル｝エステル・リチウム、ドデカン二酸−モノ｛６−（メタ）アクリロイルオキシ−ヘキシル｝エステル・ナトリウム、ドデカン二酸−モノ｛６−（メタ）アクリロイルオキシ−ヘキシル｝エステル・カリウム、ドデカン二酸−モノ｛６−（メタ）アクリロイルオキシ−ヘキシル｝エステル・アンモニウム、ドデカン二酸−モノ｛６−（メタ）アクリロイルオキシ−ヘキシル｝エステル・マグネシウム、ドデカン二酸−モノ｛６−（メタ）アクリロイルオキシ−ヘキシル｝エステル・カルシウム、マレイン酸−モノ｛２−（メタ）アクリロイルオキシ−エチル｝エステル、マレイン酸−モノ｛２−（メタ）アクリロイルオキシ−エチル｝エステル・リチウム、マレイン酸−モノ｛２−（メタ）アクリロイルオキシ−エチル｝エステル・ナトリウム、マレイン酸−モノ｛２−（メタ）アクリロイルオキシ−エチル｝エステル・カリウム、マレイン酸−モノ｛２−（メタ）アクリロイルオキシ−エチル｝エステル・アンモニウム、マレイン酸−モノ｛２−（メタ）アクリロイルオキシ−エチル｝エステル・マグネシウム、マレイン酸−モノ｛２−（メタ）アクリロイルオキシ−エチル｝エステル・カルシウム、
マレイン酸−モノ｛２−（メタ）アクリロイルオキシ−プロピル｝エステル、マレイン酸−モノ｛２−（メタ）アクリロイルオキシ−プロピル｝エステル・リチウム、マレイン酸−モノ｛２−（メタ）アクリロイルオキシ−プロピル｝エステル・ナトリウム、マレイン酸−モノ｛２−（メタ）アクリロイルオキシ−プロピル｝エステル・カリウム、マレイン酸−モノ｛２−（メタ）アクリロイルオキシ−プロピル｝エステル・アンモニウム、マレイン酸−モノ｛２−（メタ）アクリロイルオキシ−プロピル｝エステル・マグネシウム、マレイン酸−モノ｛２−（メタ）アクリロイルオキシ−プロピル｝エステル・カルシウム、
マレイン酸−モノ｛３−（メタ）アクリロイルオキシ−プロピル｝エステル、マレイン酸−モノ｛３−（メタ）アクリロイルオキシ−プロピル｝エステル・リチウム、マレイン酸−モノ｛３−（メタ）アクリロイルオキシ−プロピル｝エステル・ナトリウム、マレイン酸−モノ｛３−（メタ）アクリロイルオキシ−プロピル｝エステル・カリウム、マレイン酸−モノ｛３−（メタ）アクリロイルオキシ−プロピル｝エステル・アンモニウム、マレイン酸−モノ｛３−（メタ）アクリロイルオキシ−プロピル｝エステル・マグネシウム、マレイン酸−モノ｛３−（メタ）アクリロイルオキシ−プロピル｝エステル・カルシウム、
マレイン酸−モノ｛４−（メタ）アクリロイルオキシ−ブチル｝エステル、マレイン酸−モノ｛４−（メタ）アクリロイルオキシ−ブチル｝エステル・リチウム、マレイン酸−モノ｛４−（メタ）アクリロイルオキシ−ブチル｝エステル・ナトリウム、マレイン酸−モノ｛４−（メタ）アクリロイルオキシ−ブチル｝エステル・カリウム、マレイン酸−モノ｛４−（メタ）アクリロイルオキシ−ブチル｝エステル・アンモニウム、マレイン酸−モノ｛４−（メタ）アクリロイルオキシ−ブチル｝エステル・マグネシウム、マレイン酸−モノ｛４−（メタ）アクリロイルオキシ−ブチル｝エステル・カルシウム、
マレイン酸−モノ｛６−（メタ）アクリロイルオキシ−ヘキシル｝エステル、マレイン酸−モノ｛６−（メタ）アクリロイルオキシ−ヘキシル｝エステル・リチウム、マレイン酸−モノ｛６−（メタ）アクリロイルオキシ−ヘキシル｝エステル・ナトリウム、マレイン酸−モノ｛６−（メタ）アクリロイルオキシ−ヘキシル｝エステル・カリウム、マレイン酸−モノ｛６−（メタ）アクリロイルオキシ−ヘキシル｝エステル・アンモニウム、マレイン酸−モノ｛６−（メタ）アクリロイルオキシ−ヘキシル｝エステル・マグネシウム、マレイン酸−モノ｛６−（メタ）アクリロイルオキシ−ヘキシル｝エステル・カルシウム、イタコン酸−モノ｛２−（メタ）アクリロイルオキシ−エチル｝エステル、イタコン酸−モノ｛２−（メタ）アクリロイルオキシ−エチル｝エステル・リチウム、イタコン酸−モノ｛２−（メタ）アクリロイルオキシ−エチル｝エステル・ナトリウム、イタコン酸−モノ｛２−（メタ）アクリロイルオキシ−エチル｝エステル・カリウム、イタコン酸−モノ｛２−（メタ）アクリロイルオキシ−エチル｝エステル・アンモニウム、イタコン酸−モノ｛２−（メタ）アクリロイルオキシ−エチル｝エステル・マグネシウム、イタコン酸−モノ｛２−（メタ）アクリロイルオキシ−エチル｝エステル・カルシウム、イタコン酸−モノ｛２−（メタ）アクリロイルオキシ−プロピル｝エステル、イタコン酸−モノ｛２−（メタ）アクリロイルオキシ−プロピル｝エステル・リチウム、イタコン酸−モノ｛２−（メタ）アクリロイルオキシ−プロピル｝エステル・ナトリウム、イタコン酸−モノ｛２−（メタ）アクリロイルオキシ−プロピル｝エステル・カリウム、イタコン酸−モノ｛２−（メタ）アクリロイルオキシ−プロピル｝エステル・アンモニウム、イタコン酸−モノ｛２−（メタ）アクリロイルオキシ−プロピル｝エステル・マグネシウム、イタコン酸−モノ｛２−（メタ）アクリロイルオキシ−プロピル｝エステル・カルシウム、イタコン酸−モノ｛３−（メタ）アクリロイルオキシ−プロピル｝エステル、イタコン酸−モノ｛３−（メタ）アクリロイルオキシ−プロピル｝エステル・リチウム、イタコン酸−モノ｛３−（メタ）アクリロイルオキシ−プロピル｝エステル・ナトリウム、イタコン酸−モノ｛３−（メタ）アクリロイルオキシ−プロピル｝エステル・カリウム、イタコン酸−モノ｛３−（メタ）アクリロイルオキシ−プロピル｝エステル・アンモニウム、イタコン酸−モノ｛３−（メタ）アクリロイルオキシ−プロピル｝エステル・マグネシウム、イタコン酸−モノ｛３−（メタ）アクリロイルオキシ−プロピル｝エステル・カルシウム、イタコン酸−モノ｛４−（メタ）アクリロイルオキシ−ブチル｝エステル、イタコン酸−モノ｛４−（メタ）アクリロイルオキシ−ブチル｝エステル・リチウム、イタコン酸−モノ｛４−（メタ）アクリロイルオキシ−ブチル｝エステル・ナトリウム、イタコン酸−モノ｛４−（メタ）アクリロイルオキシ−ブチル｝エステル・カリウム、イタコン酸−モノ｛４−（メタ）アクリロイルオキシ−ブチル｝エステル・アンモニウム、イタコン酸−モノ｛４−（メタ）アクリロイルオキシ−ブチル｝エステル・マグネシウム、イタコン酸−モノ｛４−（メタ）アクリロイルオキシ−ブチル｝エステル・カルシウム、イタコン酸−モノ｛６−（メタ）アクリロイルオキシ−ヘキシル｝エステル、イタコン酸−モノ｛６−（メタ）アクリロイルオキシ−ヘキシル｝エステル・リチウム、イタコン酸−モノ｛６−（メタ）アクリロイルオキシ−ヘキシル｝エステル・ナトリウム、イタコン酸−モノ｛６−（メタ）アクリロイルオキシ−ヘキシル｝エステル・カリウム、イタコン酸−モノ｛６−（メタ）アクリロイルオキシ−ヘキシル｝エステル・アンモニウム、イタコン酸−モノ｛６−（メタ）アクリロイルオキシ−ヘキシル｝エステル・マグネシウム、イタコン酸−モノ｛６−（メタ）アクリロイルオキシ−ヘキシル｝エステル・カルシウムなどが挙げられる。
【０１４３】
【化２９】
2016143778.tif 000031
【０１４４】
上記式（Ｉｈ）中、Ｘは、−Ｏ−，−Ｓ−，−ＮＨ−，または−ＮＣＨ3−を表し、ｒは水素原子またはメチル基を表し、ｒ１〜ｒ４は、独立して、水素原子、メチル基、エチル基、または水酸基を表し、ｍ１は０〜１０の整数、ｍ２は０〜５の整数を表し、ｎ０は１〜５の整数を表し、ｎ１は０〜１００の整数を表し、Ｍは、水素イオン、アンモニウムイオン、アルカリ金属イオン、または１／２原子のアルカリ土類金属イオンを表す。
【０１４５】
上記一般式（Ｉｈ）で表される化合物としては、例えば、フタル酸−モノ｛２−（メタ）アクリロイルオキシ−エチル｝エステル、フタル酸−モノ｛２−（メタ）アクリロイルオキシ−エチル｝エステル・リチウム、フタル酸−モノ｛２−（メタ）アクリロイルオキシ−エチル｝エステル・ナトリウム、フタル酸−モノ｛２−（メタ）アクリロイルオキシ−エチル｝エステル・カリウム、フタル酸−モノ｛２−（メタ）アクリロイルオキシ−エチル｝エステル・アンモニウム、フタル酸−モノ｛２−（メタ）アクリロイルオキシ−エチル｝エステル・マグネシウム、フタル酸−モノ｛２−（メタ）アクリロイルオキシ−エチル｝エステル・カルシウム、フタル酸−モノ｛２−（メタ）アクリロイルオキシ−プロピル｝エステル、フタル酸−モノ｛２−（メタ）アクリロイルオキシ−プロピル｝エステル・リチウム、フタル酸−モノ｛２−（メタ）アクリロイルオキシ−プロピル｝エステル・ナトリウム、フタル酸−モノ｛２−（メタ）アクリロイルオキシ−プロピル｝エステル・カリウム、フタル酸−モノ｛２−（メタ）アクリロイルオキシ−プロピル｝エステル・アンモニウム、フタル酸−モノ｛２−（メタ）アクリロイルオキシ−プロピル｝エステル・マグネシウム、フタル酸−モノ｛２−（メタ）アクリロイルオキシ−プロピル｝エステル・カルシウム、フタル酸−モノ｛３−（メタ）アクリロイルオキシ−プロピル｝エステル、フタル酸−モノ｛３−（メタ）アクリロイルオキシ−プロピル｝エステル・リチウム、フタル酸−モノ｛３−（メタ）アクリロイルオキシ−プロピル｝エステル・ナトリウム、フタル酸−モノ｛３−（メタ）アクリロイルオキシ−プロピル｝エステル・カリウム、フタル酸−モノ｛３−（メタ）アクリロイルオキシ−プロピル｝エステル・アンモニウム、フタル酸−モノ｛３−（メタ）アクリロイルオキシ−プロピル｝エステル・マグネシウム、フタル酸−モノ｛３−（メタ）アクリロイルオキシ−プロピル｝エステル・カルシウム、フタル酸−モノ｛４−（メタ）アクリロイルオキシ−ブチル｝エステル、フタル酸−モノ｛４−（メタ）アクリロイルオキシ−ブチル｝エステル・リチウム、フタル酸−モノ｛４−（メタ）アクリロイルオキシ−ブチル｝エステル・ナトリウム、フタル酸−モノ｛４−（メタ）アクリロイルオキシ−ブチル｝エステル・カリウム、フタル酸−モノ｛４−（メタ）アクリロイルオキシ−ブチル｝エステル・アンモニウム、フタル酸−モノ｛４−（メタ）アクリロイルオキシ−ブチル｝エステル・マグネシウム、フタル酸−モノ｛４−（メタ）アクリロイルオキシ−ブチル｝エステル・カルシウム、フタル酸−モノ｛６−（メタ）アクリロイルオキシ−ヘキシル｝エステル、フタル酸−モノ｛６−（メタ）アクリロイルオキシ−ヘキシル｝エステル・リチウム、フタル酸−モノ｛６−（メタ）アクリロイルオキシ−ヘキシル｝エステル・ナトリウム、フタル酸−モノ｛６−（メタ）アクリロイルオキシ−ヘキシル｝エステル・カリウム、フタル酸−モノ｛６−（メタ）アクリロイルオキシ−ヘキシル｝エステル・アンモニウム、フタル酸−モノ｛６−（メタ）アクリロイルオキシ−ヘキシル｝エステル・マグネシウム、フタル酸−モノ｛６−（メタ）アクリロイルオキシ−ヘキシル｝エステル・カルシウム、イソフタル酸−モノ｛２−（メタ）アクリロイルオキシ−エチル｝エステル、イソフタル酸−モノ｛２−（メタ）アクリロイルオキシ−エチル｝エステル・リチウム、イソフタル酸−モノ｛２−（メタ）アクリロイルオキシ−エチル｝エステル・ナトリウム、イソフタル酸−モノ｛２−（メタ）アクリロイルオキシ−エチル｝エステル・カリウム、イソフタル酸−モノ｛２−（メタ）アクリロイルオキシ−エチル｝エステル・アンモニウム、イソフタル酸−モノ｛２−（メタ）アクリロイルオキシ−エチル｝エステル・マグネシウム、イソフタル酸−モノ｛２−（メタ）アクリロイルオキシ−エチル｝エステル・カルシウム、イソフタル酸−モノ｛２−（メタ）アクリロイルオキシ−プロピル｝エステル、イソフタル酸−モノ｛２−（メタ）アクリロイルオキシ−プロピル｝エステル・リチウム、イソフタル酸−モノ｛２−（メタ）アクリロイルオキシ−プロピル｝エステル・ナトリウム、イソフタル酸−モノ｛２−（メタ）アクリロイルオキシ−プロピル｝エステル・カリウム、イソフタル酸−モノ｛２−（メタ）アクリロイルオキシ−プロピル｝エステル・アンモニウム、イソフタル酸−モノ｛２−（メタ）アクリロイルオキシ−プロピル｝エステル・マグネシウム、イソフタル酸−モノ｛２−（メタ）アクリロイルオキシ−プロピル｝エステル・カルシウム、イソフタル酸−モノ｛３−（メタ）アクリロイルオキシ−プロピル｝エステル、イソフタル酸−モノ｛３−（メタ）アクリロイルオキシ−プロピル｝エステル・リチウム、イソフタル酸−モノ｛３−（メタ）アクリロイルオキシ−プロピル｝エステル・ナトリウム、イソフタル酸−モノ｛３−（メタ）アクリロイルオキシ−プロピル｝エステル・カリウム、イソフタル酸−モノ｛３−（メタ）アクリロイルオキシ−プロピル｝エステル・アンモニウム、イソフタル酸−モノ｛３−（メタ）アクリロイルオキシ−プロピル｝エステル・マグネシウム、イソフタル酸−モノ｛３−（メタ）アクリロイルオキシ−プロピル｝エステル・カルシウム、イソフタル酸−モノ｛４−（メタ）アクリロイルオキシ−ブチル｝エステル、イソフタル酸−モノ｛４−（メタ）アクリロイルオキシ−ブチル｝エステル・リチウム、イソフタル酸−モノ｛４−（メタ）アクリロイルオキシ−ブチル｝エステル・ナトリウム、イソフタル酸−モノ｛４−（メタ）アクリロイルオキシ−ブチル｝エステル・カリウム、イソフタル酸−モノ｛４−（メタ）アクリロイルオキシ−ブチル｝エステル・アンモニウム、イソフタル酸−モノ｛４−（メタ）アクリロイルオキシ−ブチル｝エステル・マグネシウム、イソフタル酸−モノ｛４−（メタ）アクリロイルオキシ−ブチル｝エステル・カルシウム、イソフタル酸−モノ｛６−（メタ）アクリロイルオキシ−ヘキシル｝エステル、イソフタル酸−モノ｛６−（メタ）アクリロイルオキシ−ヘキシル｝エステル・リチウム、イソフタル酸−モノ｛６−（メタ）アクリロイルオキシ−ヘキシル｝エステル・ナトリウム、イソフタル酸−モノ｛６−（メタ）アクリロイルオキシ−ヘキシル｝エステル・カリウム、イソフタル酸−モノ｛６−（メタ）アクリロイルオキシ−ヘキシル｝エステル・アンモニウム、イソフタル酸−モノ｛６−（メタ）アクリロイルオキシ−ヘキシル｝エステル・マグネシウム、イソフタル酸−モノ｛６−（メタ）アクリロイルオキシ−ヘキシル｝エステル・カルシウム、テレフタル酸−モノ｛２−（メタ）アクリロイルオキシ−エチル｝エステル、テレフタル酸−モノ｛２−（メタ）アクリロイルオキシ−エチル｝エステル・リチウム、テレフタル酸−モノ｛２−（メタ）アクリロイルオキシ−エチル｝エステル・ナトリウム、テレフタル酸−モノ｛２−（メタ）アクリロイルオキシ−エチル｝エステル・カリウム、テレフタル酸−モノ｛２−（メタ）アクリロイルオキシ−エチル｝エステル・アンモニウム、テレフタル酸−モノ｛２−（メタ）アクリロイルオキシ−エチル｝エステル・マグネシウム、テレフタル酸−モノ｛２−（メタ）アクリロイルオキシ−エチル｝エステル・カルシウム、テレフタル酸−モノ｛２−（メタ）アクリロイルオキシ−プロピル｝エステル、テレフタル酸−モノ｛２−（メタ）アクリロイルオキシ−プロピル｝エステル・リチウム、テレフタル酸−モノ｛２−（メタ）アクリロイルオキシ−プロピル｝エステル・ナトリウム、テレフタル酸−モノ｛２−（メタ）アクリロイルオキシ−プロピル｝エステル・カリウム、テレフタル酸−モノ｛２−（メタ）アクリロイルオキシ−プロピル｝エステル・アンモニウム、テレフタル酸−モノ｛２−（メタ）アクリロイルオキシ−プロピル｝エステル・マグネシウム、テレフタル酸−モノ｛２−（メタ）アクリロイルオキシ−プロピル｝エステル・カルシウム、
テレフタル酸−モノ｛３−（メタ）アクリロイルオキシ−プロピル｝エステル、テレフタル酸−モノ｛３−（メタ）アクリロイルオキシ−プロピル｝エステル・リチウム、テレフタル酸−モノ｛３−（メタ）アクリロイルオキシ−プロピル｝エステル・ナトリウム、テレフタル酸−モノ｛３−（メタ）アクリロイルオキシ−プロピル｝エステル・カリウム、テレフタル酸−モノ｛３−（メタ）アクリロイルオキシ−プロピル｝エステル・アンモニウム、テレフタル酸−モノ｛３−（メタ）アクリロイルオキシ−プロピル｝エステル・マグネシウム、テレフタル酸−モノ｛３−（メタ）アクリロイルオキシ−プロピル｝エステル・カルシウム、テレフタル酸−モノ｛４−（メタ）アクリロイルオキシ−ブチル｝エステル、テレフタル酸−モノ｛４−（メタ）アクリロイルオキシ−ブチル｝エステル・リチウム、テレフタル酸−モノ｛４−（メタ）アクリロイルオキシ−ブチル｝エステル・ナトリウム、テレフタル酸−モノ｛４−（メタ）アクリロイルオキシ−ブチル｝エステル・カリウム、テレフタル酸−モノ｛４−（メタ）アクリロイルオキシ−ブチル｝エステル・アンモニウム、テレフタル酸−モノ｛４−（メタ）アクリロイルオキシ−ブチル｝エステル・マグネシウム、テレフタル酸−モノ｛４−（メタ）アクリロイルオキシ−ブチル｝エステル・カルシウム、テレフタル酸−モノ｛６−（メタ）アクリロイルオキシ−ヘキシル｝エステル、テレフタル酸−モノ｛６−（メタ）アクリロイルオキシ−ヘキシル｝エステル・リチウム、テレフタル酸−モノ｛６−（メタ）アクリロイルオキシ−ヘキシル｝エステル・ナトリウム、テレフタル酸−モノ｛６−（メタ）アクリロイルオキシ−ヘキシル｝エステル・カリウム、テレフタル酸−モノ｛６−（メタ）アクリロイルオキシ−ヘキシル｝エステル・アンモニウム、テレフタル酸−モノ｛６−（メタ）アクリロイルオキシ−ヘキシル｝エステル・マグネシウム、テレフタル酸−モノ｛６−（メタ）アクリロイルオキシ−ヘキシル｝エステル・カルシウム、ナフタレンジカルボン酸−モノ｛２−（メタ）アクリロイルオキシ−エチル｝エステル、ナフタレンジカルボン酸−モノ｛２−（メタ）アクリロイルオキシ−エチル｝エステル・リチウム、ナフタレンジカルボン酸−モノ｛２−（メタ）アクリロイルオキシ−エチル｝エステル・ナトリウム、ナフタレンジカルボン酸−モノ｛２−（メタ）アクリロイルオキシ−エチル｝エステル・カリウム、ナフタレンジカルボン酸−モノ｛２−（メタ）アクリロイルオキシ−エチル｝エステル・アンモニウム、ナフタレンジカルボン酸−モノ｛２−（メタ）アクリロイルオキシ−エチル｝エステル・マグネシウム、ナフタレンジカルボン酸−モノ｛２−（メタ）アクリロイルオキシ−エチル｝エステル・カルシウム、ナフタレンジカルボン酸−モノ｛２−（メタ）アクリロイルオキシ−プロピル｝エステル、ナフタレンジカルボン酸−モノ｛２−（メタ）アクリロイルオキシ−プロピル｝エステル・リチウム、ナフタレンジカルボン酸−モノ｛２−（メタ）アクリロイルオキシ−プロピル｝エステル・ナトリウム、ナフタレンジカルボン酸−モノ｛２−（メタ）アクリロイルオキシ−プロピル｝エステル・カリウム、ナフタレンジカルボン酸−モノ｛２−（メタ）アクリロイルオキシ−プロピル｝エステル・アンモニウム、ナフタレンジカルボン酸−モノ｛２−（メタ）アクリロイルオキシ−プロピル｝エステル・マグネシウム、ナフタレンジカルボン酸−モノ｛２−（メタ）アクリロイルオキシ−プロピル｝エステル・カルシウム、ナフタレンジカルボン酸−モノ｛３−（メタ）アクリロイルオキシ−プロピル｝エステル、ナフタレンジカルボン酸−モノ｛３−（メタ）アクリロイルオキシ−プロピル｝エステル・リチウム、ナフタレンジカルボン酸−モノ｛３−（メタ）アクリロイルオキシ−プロピル｝エステル・ナトリウム、ナフタレンジカルボン酸−モノ｛３−（メタ）アクリロイルオキシ−プロピル｝エステル・カリウム、ナフタレンジカルボン酸−モノ｛３−（メタ）アクリロイルオキシ−プロピル｝エステル・アンモニウム、ナフタレンジカルボン酸−モノ｛３−（メタ）アクリロイルオキシ−プロピル｝エステル・マグネシウム、ナフタレンジカルボン酸−モノ｛３−（メタ）アクリロイルオキシ−プロピル｝エステル・カルシウム、ナフタレンジカルボン酸−モノ｛４−（メタ）アクリロイルオキシ−ブチル｝エステル、ナフタレンジカルボン酸−モノ｛４−（メタ）アクリロイルオキシ−ブチル｝エステル・リチウム、ナフタレンジカルボン酸−モノ｛４−（メタ）アクリロイルオキシ−ブチル｝エステル・ナトリウム、ナフタレンジカルボン酸−モノ｛４−（メタ）アクリロイルオキシ−ブチル｝エステル・カリウム、ナフタレンジカルボン酸−モノ｛４−（メタ）アクリロイルオキシ−ブチル｝エステル・アンモニウム、ナフタレンジカルボン酸−モノ｛４−（メタ）アクリロイルオキシ−ブチル｝エステル・マグネシウム、ナフタレンジカルボン酸−モノ｛４−（メタ）アクリロイルオキシ−ブチル｝エステル・カルシウム、ナフタレンジカルボン酸−モノ｛６−（メタ）アクリロイルオキシ−ヘキシル｝エステル、ナフタレンジカルボン酸−モノ｛６−（メタ）アクリロイルオキシ−ヘキシル｝エステル・リチウム、ナフタレンジカルボン酸−モノ｛６−（メタ）アクリロイルオキシ−ヘキシル｝エステル・ナトリウム、ナフタレンジカルボン酸−モノ｛６−（メタ）アクリロイルオキシ−ヘキシル｝エステル・カリウム、ナフタレンジカルボン酸−モノ｛６−（メタ）アクリロイルオキシ−ヘキシル｝エステル・アンモニウム、ナフタレンジカルボン酸−モノ｛６−（メタ）アクリロイルオキシ−ヘキシル｝エステル・マグネシウム、ナフタレンジカルボン酸−モノ｛６−（メタ）アクリロイルオキシ−ヘキシル｝エステル・カルシウムなどが挙げられる。
【０１４６】
【化３０】
2016143778.tif 000032
【０１４７】
上記式（Ｉｉ）中、ｒは水素原子またはメチル基を表し、ｒ1〜ｒ6は、それぞれ独立して、水素原子、メチル基、エチル基、または水酸基を表し、ｎ５０は０〜５の整数を表し、ｎ１は０〜１００の整数を表し、ｍ１は０〜１０の整数を表し、Ｘ1およびＸ2は、独立して、−Ｏ−，−Ｓ−，−ＮＨ−，または−ＮＣＨ3−を表し、Ｍは、水素イオン、アンモニウムイオン、アルカリ金属イオン、または１／２原子のアルカリ土類金属イオンを表す。なお、ｎ１が２以上の場合は、ｒ1同士〜ｒ4同士、およびＸ1同士は、互いに同一でも異なっていてもよい。
【０１４８】
上記一般式（Ｉｉ）で表される化合物としては、例えば、（メタ）アクリロイルオキシマロン酸、（メタ）アクリロイルオキシマロン酸リチウム、（メタ）アクリロイルオキシマロン酸ジリチウム、（メタ）アクリロイルオキシマロン酸ナトリウム、（メタ）アクリロイルオキシマロン酸ジナトリウム、（メタ）アクリロイルオキシマロン酸カリウム、（メタ）アクリロイルオキシマロン酸ジカリウム、（メタ）アクリロイルオキシマロン酸アンモニウム、（メタ）アクリロイルオキシマロン酸ジアンモニウム、（メタ）アクリロイルオキシマロン酸マグネシウム、（メタ）アクリロイルオキシマロン酸カルシウム、（メタ）アクリルアミドマロン酸、（メタ）アクリルアミドマロン酸リチウム、（メタ）アクリルアミドマロン酸ジリチウム、（メタ）アクリルアミドマロン酸ナトリウム、（メタ）アクリルアミドマロン酸ジナトリウム、（メタ）アクリルアミドマロン酸カリウム、（メタ）アクリルアミドマロン酸ジカリウム、（メタ）アクリルアミドマロン酸アンモニウム、（メタ）アクリルアミドマロン酸ジアンモニウム、（メタ）アクリルアミドマロン酸マグネシウム、（メタ）アクリルアミドマロン酸カルシウム、（メタ）アクリロイルオキシコハク酸、（メタ）アクリロイルオキシコハク酸リチウム、（メタ）アクリロイルオキシコハク酸ジリチウム、（メタ）アクリロイルオキシコハク酸ナトリウム、（メタ）アクリロイルオキシコハク酸ジナトリウム、（メタ）アクリロイルオキシコハク酸カリウム、（メタ）アクリロイルオキシコハク酸ジカリウム、（メタ）アクリロイルオキシコハク酸アンモニウム、（メタ）アクリロイルオキシコハク酸ジアンモニウム、（メタ）アクリロイルオキシコハク酸マグネシウム、（メタ）アクリロイルオキシコハク酸カルシウム、（メタ）アクリロイルチオ−コハク酸、（メタ）アクリロイルチオ−コハク酸リチウム、（メタ）アクリロイルチオ−コハク酸ジリチウム、（メタ）アクリロイルチオ−コハク酸ナトリウム、（メタ）アクリロイルチオ−コハク酸ジナトリウム、（メタ）アクリロイルチオ−コハク酸カリウム、（メタ）アクリロイルチオ−コハク酸ジカリウム、（メタ）アクリロイルチオ−コハク酸アンモニウム、（メタ）アクリロイルチオ−コハク酸ジアンモニウム、（メタ）アクリロイルチオ−コハク酸マグネシウム、（メタ）アクリロイルチオ−コハク酸カルシウム、リンゴ酸（メタ）アクリレート、リンゴ酸（メタ）アクリレート・リチウム、リンゴ酸（メタ）アクリレート・ジリチウム、リンゴ酸（メタ）アクリレート・ナトリウム、リンゴ酸（メタ）アクリレート・ジナトリウム、リンゴ酸（メタ）アクリレート・カリウム、リンゴ酸（メタ）アクリレート・ジカリウム、リンゴ酸（メタ）アクリレート・アンモニウム、リンゴ酸（メタ）アクリレート・ジアンモニウム、リンゴ酸（メタ）アクリレート・マグネシウム、リンゴ酸（メタ）アクリレート・カルシウム、酒石酸（メタ）アクリレート、酒石酸（メタ）アクリレート・リチウム、酒石酸（メタ）アクリレート・ジリチウム、酒石酸（メタ）アクリレート・ナトリウム、酒石酸（メタ）アクリレート・ジナトリウム、酒石酸（メタ）アクリレート・カリウム、酒石酸（メタ）アクリレート・ジカリウム、酒石酸（メタ）アクリレート・アンモニウム、酒石酸（メタ）アクリレート・ジアンモニウム、酒石酸（メタ）アクリレート・マグネシウム、酒石酸（メタ）アクリレート・カルシウム、Ｎ−（メタ）アクリロイル−アスパラギン酸、Ｎ−（メタ）アクリロイル−アスパラギン酸リチウム、Ｎ−（メタ）アクリロイル−アスパラギン酸ジリチウム、Ｎ−（メタ）アクリロイル−アスパラギン酸ナトリウム、Ｎ−（メタ）アクリロイル−アスパラギン酸ジナトリウム、Ｎ−（メタ）アクリロイル−アスパラギン酸カリウム、Ｎ−（メタ）アクリロイル−アスパラギン酸ジカリウム、Ｎ−（メタ）アクリロイル−アスパラギン酸アンモニウム、Ｎ−（メタ）アクリロイル−アスパラギン酸ジアンモニウム、Ｎ−（メタ）アクリロイル−アスパラギン酸マグネシウム、Ｎ−（メタ）アクリロイル−アスパラギン酸カルシウム、Ｎ−（メタ）アクリロイル−グルタミン酸、Ｎ−（メタ）アクリロイル−グルタミン酸リチウム、Ｎ−（メタ）アクリロイル−グルタミン酸ジリチウム、Ｎ−（メタ）アクリロイル−グルタミン酸ナトリウム、Ｎ−（メタ）アクリロイル−グルタミン酸ジナトリウム、Ｎ−（メタ）アクリロイル−グルタミン酸カリウム、Ｎ−（メタ）アクリロイル−グルタミン酸ジカリウム、Ｎ−（メタ）アクリロイル−グルタミン酸アンモニウム、Ｎ−（メタ）アクリロイル−グルタミン酸ジアンモニウム、Ｎ−（メタ）アクリロイル−グルタミン酸マグネシウム、Ｎ−（メタ）アクリロイル−グルタミン酸カルシウムなどが挙げられる。
【０１４９】
【化３１】
2016143778.tif 000033
【０１５０】
上記式（Ｉｊ）中、Ｍ1およびＭ2は、独立して、水素イオン、アンモニウムイオン、アルカリ金属イオン、または１／２原子のアルカリ土類金属イオンを表す。
【０１５１】
上記一般式（Ｉｊ）で表される化合物としては、例えば、マレイン酸、マレイン酸リチウム、マレイン酸ジリチウム、マレイン酸ナトリウム、マレイン酸ジナトリウム、マレイン酸カリウム、マレイン酸ジカリウム、マレイン酸アンミニウム、マレイン酸ジアンミニウム、マレイン酸マクネシウム、マレイン酸カルシウムなどが挙げられる。
【０１５２】
【化３２】
2016143778.tif 000034
【０１５３】
上記式（Ｉｋ）中、Ｍ1およびＭ2は、独立して、水素イオン、アンモニウムイオン、アルカリ金属イオン、または１／２原子のアルカリ土類金属イオンを表す。
【０１５４】
上記一般式（Ｉｋ）で表される化合物としては、例えば、イタコン酸、イタコン酸リチウム、イタコン酸ジリチウム、イタコン酸ナトリウム、イタコン酸ジナトリウム、イタコン酸カリウム、イタコン酸ジカリウム、イタコン酸アンミニウム、イタコン酸ジアンミニウム、イタコン酸マクネシウム、イタコン酸カルシウムなどが挙げられる。
【０１５５】
【化３３】
2016143778.tif 000035
【０１５６】
上記式（Ｉｌ）中、Ｘは、−Ｏ−，−Ｓ−，−ＮＨ−，または−ＮＣＨ３−を表し、ｒは水素原子またはメチル基を表し、ｒ1〜ｒ4は、それぞれ独立して、水素原子、メチル基、エチル基、または水酸基を表し、ｍ１は０〜１０の整数を表し、ｎ１は０〜１００の整数を表し、Ｍは、水素イオン、アンモニウムイオン、アルカリ金属イオン、または１／２原子のアルカリ土類金属イオンを表す。ａおよびｂは１または２の整数を表し、ａ＋ｂ＝３を満足するが、ａが２である場合、Ｘおよびｒ同士、ｒ1〜ｒ4同士は互いに同一でも異なっていてもよく、ｂが２である場合、Ｍ同士は互いに同一でも異なっていてもよい。
【０１５７】
上記一般式（Ｉｌ）で表される化合物としては、例えば、（メタ）アクリロイルオキシメチルリン酸、（メタ）アクリロイルオキシメチルリン酸ジナトリウム、２−（メタ）アクリロイルオキシ−エチルリン酸、２−（メタ）アクリロイルオキシ−エチルリン酸リチウム、２−（メタ）アクリロイルオキシ−エチルリン酸ジリチウム、２−（メタ）アクリロイルオキシ−エチルリン酸ナトリウム、２−（メタ）アクリロイルオキシ−エチルリン酸ジナトリウム、２−（メタ）アクリロイルオキシ−エチルリン酸カリウム、２−（メタ）アクリロイルオキシ−エチルリン酸ジカリウム、２−（メタ）アクリロイルオキシ−エチルリン酸アンミニウム、２−（メタ）アクリロイルオキシ−エチルリン酸ジアンミニウム、２−（メタ）アクリロイルオキシ−エチルリン酸マクネシウム、２−（メタ）アクリロイルオキシ−エチルリン酸カルシウム、ビス｛２−（メタ）アクリロイルオキシ−エチル｝リン酸、ビス｛２−（メタ）アクリロイルオキシ−エチル｝リン酸リチウム、ビス｛２−（メタ）アクリロイルオキシ−エチル｝リン酸ナトリウム、ビス｛２−（メタ）アクリロイルオキシ−エチル｝リン酸カリウム、ビス｛２−（メタ）アクリロイルオキシ−エチル｝リン酸アンミニウム、ビス｛２−（メタ）アクリロイルオキシ−エチル｝リン酸マクネシウム、ビス｛２−（メタ）アクリロイルオキシ−エチル｝リン酸カルシウム、２−（メタ）アクリロイルオキシ−プロピルリン酸、２−（メタ）アクリロイルオキシ−プロピルリン酸リチウム、２−（メタ）アクリロイルオキシ−プロピルリン酸ジリチウム、２−（メタ）アクリロイルオキシ−プロピルリン酸ナトリウム、２−（メタ）アクリロイルオキシ−プロピルリン酸ジナトリウム、２−（メタ）アクリロイルオキシ−プロピルリン酸カリウム、２−（メタ）アクリロイルオキシ−プロピルリン酸ジカリウム、２−（メタ）アクリロイルオキシ−プロピルリン酸アンミニウム、２−（メタ）アクリロイルオキシ−プロピルリン酸ジアンミニウム、２−（メタ）アクリロイルオキシ−プロピルリン酸マクネシウム、２−（メタ）アクリロイルオキシ−プロピルリン酸カルシウム、
ビス｛２−（メタ）アクリロイルオキシ−プロピル｝リン酸、ビス｛２−（メタ）アクリロイルオキシ−プロピル｝リン酸リチウム、ビス｛２−（メタ）アクリロイルオキシ−プロピル｝リン酸ナトリウム、ビス｛２−（メタ）アクリロイルオキシ−プロピル｝リン酸カリウム、ビス｛２−（メタ）アクリロイルオキシ−プロピル｝リン酸アンミニウム、ビス｛２−（メタ）アクリロイルオキシ−プロピル｝リン酸マクネシウム、ビス｛２−（メタ）アクリロイルオキシ−プロピル｝リン酸カルシウム、３−（メタ）アクリロイルオキシ−プロピルリン酸、３−（メタ）アクリロイルオキシ−プロピルリン酸リチウム、３−（メタ）アクリロイルオキシ−プロピルリン酸ジリチウム、３−（メタ）アクリロイルオキシ−プロピルリン酸ナトリウム、３−（メタ）アクリロイルオキシ−プロピルリン酸ジナトリウム、３−（メタ）アクリロイルオキシ−プロピルリン酸カリウム、３−（メタ）アクリロイルオキシ−プロピルリン酸ジカリウム、３−（メタ）アクリロイルオキシ−プロピルリン酸アンミニウム、３−（メタ）アクリロイルオキシ−プロピルリン酸ジアンミニウム、３−（メタ）アクリロイルオキシ−プロピルリン酸マクネシウム、３−（メタ）アクリロイルオキシ−プロピルリン酸カルシウム、ビス｛３−（メタ）アクリロイルオキシ−プロピル｝リン酸、ビス｛３−（メタ）アクリロイルオキシ−プロピル｝リン酸リチウム、ビス｛３−（メタ）アクリロイルオキシ−プロピル｝リン酸ナトリウム、ビス｛３−（メタ）アクリロイルオキシ−プロピル｝リン酸カリウム、ビス｛３−（メタ）アクリロイルオキシ−プロピル｝リン酸アンミニウム、ビス｛３−（メタ）アクリロイルオキシ−プロピル｝リン酸マクネシウム、ビス｛３−（メタ）アクリロイルオキシ−プロピル｝リン酸カルシウム、４−（メタ）アクリロイルオキシ−ブチルリン酸、４−（メタ）アクリロイルオキシ−ブチルリン酸リチウム、４−（メタ）アクリロイルオキシ−ブチルリン酸ジリチウム、４−（メタ）アクリロイルオキシ−ブチルリン酸ナトリウム、４−（メタ）アクリロイルオキシ−ブチルリン酸ジナトリウム、４−（メタ）アクリロイルオキシ−ブチルリン酸カリウム、４−（メタ）アクリロイルオキシ−ブチルリン酸ジカリウム、４−（メタ）アクリロイルオキシ−ブチルリン酸アンミニウム、４−（メタ）アクリロイルオキシ−ブチルリン酸ジアンミニウム、４−（メタ）アクリロイルオキシ−ブチルリン酸マクネシウム、４−（メタ）アクリロイルオキシ−ブチルリン酸カルシウム、ビス｛４−（メタ）アクリロイルオキシ−ブチル｝リン酸、ビス｛４−（メタ）アクリロイルオキシ−ブチル｝リン酸リチウム、ビス｛４−（メタ）アクリロイルオキシ−ブチル｝リン酸ナトリウム、ビス｛４−（メタ）アクリロイルオキシ−ブチル｝リン酸カリウム、ビス｛４−（メタ）アクリロイルオキシ−ブチル｝リン酸アンミニウム、ビス｛４−（メタ）アクリロイルオキシ−ブチル｝リン酸マクネシウム、ビス｛４−（メタ）アクリロイルオキシ−ブチル｝リン酸カルシウム、６−（メタ）アクリロイルオキシ−ヘキシルリン酸、６−（メタ）アクリロイルオキシ−ヘキシルリン酸リチウム、６−（メタ）アクリロイルオキシ−ヘキシルリン酸ジリチウム、６−（メタ）アクリロイルオキシ−ヘキシルリン酸ナトリウム、６−（メタ）アクリロイルオキシ−ヘキシルリン酸ジナトリウム、６−（メタ）アクリロイルオキシ−ヘキシルリン酸カリウム、６−（メタ）アクリロイルオキシ−ヘキシルリン酸ジカリウム、６−（メタ）アクリロイルオキシ−ヘキシルリン酸アンミニウム、６−（メタ）アクリロイルオキシ−ヘキシルリン酸ジアンミニウム、６−（メタ）アクリロイルオキシ−ヘキシルリン酸マクネシウム、６−（メタ）アクリロイルオキシ−ヘキシルリン酸カルシウム、ビス｛６−（メタ）アクリロイルオキシ−ヘキシル｝リン酸、ビス｛６−（メタ）アクリロイルオキシ−ヘキシル｝リン酸リチウム、ビス｛６−（メタ）アクリロイルオキシ−ヘキシル｝リン酸ナトリウム、ビス｛６−（メタ）アクリロイルオキシ−ヘキシル｝リン酸カリウム、ビス｛６−（メタ）アクリロイルオキシ−ヘキシル｝リン酸アンミニウム、ビス｛６−（メタ）アクリロイルオキシ−ヘキシル｝リン酸マクネシウム、ビス｛６−（メタ）アクリロイルオキシ−ヘキシル｝リン酸カルシウム、５−（メタ）アクリロイルオキシ−３−オキサペンチルリン酸、５−（メタ）アクリロイルオキシ−３−オキサペンチルリン酸リチウム、５−（メタ）アクリロイルオキシ−３−オキサペンチルリン酸ジリチウム、５−（メタ）アクリロイルオキシ−３−オキサペンチルリン酸ナトリウム、５−（メタ）アクリロイルオキシ−３−オキサペンチルリン酸ジナトリウム、５−（メタ）アクリロイルオキシ−３−オキサペンチルリン酸カリウム、５−（メタ）アクリロイルオキシ−３−オキサペンチルリン酸ジカリウム、５−（メタ）アクリロイルオキシ−３−オキサペンチルリン酸アンミニウム、５−（メタ）アクリロイルオキシ−３−オキサペンチルリン酸ジアンミニウム、５−（メタ）アクリロイルオキシ−３−オキサペンチルリン酸マクネシウム、５−（メタ）アクリロイルオキシ−３−オキサペンチルリン酸カルシウム、ビス｛５−（メタ）アクリロイルオキシ−３−オキサペンチル｝リン酸、ビス｛５−（メタ）アクリロイルオキシ−３−オキサペンチル｝リン酸リチウム、ビス｛５−（メタ）アクリロイルオキシ−３−オキサペンチル｝リン酸ナトリウム、ビス｛５−（メタ）アクリロイルオキシ−３−オキサペンチル｝リン酸カリウム、ビス｛５−（メタ）アクリロイルオキシ−３−オキサペンチル｝リン酸アンミニウム、ビス｛５−（メタ）アクリロイルオキシ−３−オキサペンチル｝リン酸マクネシウム、ビス｛５−（メタ）アクリロイルオキシ−３−オキサペンチル｝リン酸カルシウム、８−（メタ）アクリロイルオキシ−３，６−ジオキサオクチルリン酸、８−（メタ）アクリロイルオキシ−３，６−ジオキサオクチルリン酸リチウム、８−（メタ）アクリロイルオキシ−３，６−ジオキサオクチルリン酸ジリチウム、８−（メタ）アクリロイルオキシ−３，６−ジオキサオクチルリン酸ナトリウム、８−（メタ）アクリロイルオキシ−３，６−ジオキサオクチルリン酸ジナトリウム、８−（メタ）アクリロイルオキシ−３，６−ジオキサオクチルリン酸カリウム、８−（メタ）アクリロイルオキシ−３，６−ジオキサオクチルリン酸ジカリウム、８−（メタ）アクリロイルオキシ−３，６−ジオキサオクチルリン酸アンミニウム、８−（メタ）アクリロイルオキシ−３，６−ジオキサオクチルリン酸ジアンミニウム、８−（メタ）アクリロイルオキシ−３，６−ジオキサオクチルリン酸マクネシウム、８−（メタ）アクリロイルオキシ−３，６−ジオキサオクチルリン酸カルシウム、ビス｛８−（メタ）アクリロイルオキシ−３，６−ジオキサオクチル｝リン酸、ビス｛８−（メタ）アクリロイルオキシ−３，６−ジオキサオクチル｝リン酸リチウム、ビス｛８−（メタ）アクリロイルオキシ−３，６−ジオキサオクチル｝リン酸ナトリウム、ビス｛８−（メタ）アクリロイルオキシ−３，６−ジオキサオクチル｝リン酸カリウム、ビス｛８−（メタ）アクリロイルオキシ−３，６−ジオキサオクチル｝リン酸アンミニウム、ビス｛８−（メタ）アクリロイルオキシ−３，６−ジオキサオクチル｝リン酸マクネシウム、ビス｛８−（メタ）アクリロイルオキシ−３，６−ジオキサオクチル｝リン酸カルシウムなどが挙げられる。
【０１５８】
また、上記化合物（Ｉ）となるアニオン性親水基を有する化合物であり、重合性炭素―炭素二重結合を有する官能基を２つ以上有する化合物としては、下記一般式Ｉ（ｕ）〜Ｉ（ｗ）で表される化合物が挙げられる。
【０１５９】
【化３４】
2016143778.tif 000036
【０１６０】
上記式（Ｉｕ）中、ｒ5およびｒ6は、独立して、水素原子、メチル基、エチル基、または水酸基を表し、ｒ7およびｒ8は、独立して、水素原子、メチリデン基、メチル基、エチル基、または水酸基を表し、ｒ5およびｒ6が結合する炭素原子とｒ７およびｒ８が結合する炭素原子との結合は、単結合でも、二重結合でもよく、ｍ１は独立して０〜１０の整数を表し、Ｍは、水素イオン、アンモニウムイオン、アルカリ金属イオン、または１／２原子のアルカリ土類金属イオンを表す。
【０１６１】
上記一般式（Ｉｕ）で表される化合物としては、例えば、１，３−（メタ）アクリロイルオキシ−プロピル−２−マロン酸エステル、１，３−（メタ）アクリロイルオキシ−プロピル−２−マロン酸エステル・ナトリウム、１，３−（メタ）アクリロイルオキシ−プロピル−２−マロン酸エステル・カリウム、１，３−（メタ）アクリロイルオキシ−プロピル−２−マロン酸エステル・アンモニウム、１，３−（メタ）アクリロイルオキシ−プロピル−２−マロン酸エステル・マグネシウム、１，３−（メタ）アクリロイルオキシ−プロピル−２−マロン酸エステル・カルシウム、１，３−（メタ）アクリロイルオキシ−プロピル−２−グルタミン酸エステル、１，３−（メタ）アクリロイルオキシ−プロピル−２−グルタミン酸エステル・ナトリウム、１，３−（メタ）アクリロイルオキシ−プロピル−２−グルタミン酸エステル・カリウム、１，３−（メタ）アクリロイルオキシ−プロピル−２−グルタミン酸エステル・アンモニウム、１，３−（メタ）アクリロイルオキシ−プロピル−２−グルタミン酸エステル・マグネシウム、１，３−（メタ）アクリロイルオキシ−プロピル−２−グルタミン酸エステル・カルシウム、１，３−（メタ）アクリロイルオキシ−プロピル−２−アジピン酸エステル、１，３−（メタ）アクリロイルオキシ−プロピル−２−アジピン酸エステル・ナトリウム、１，３−（メタ）アクリロイルオキシ−プロピル−２−アジピン酸エステル・カリウム、１，３−（メタ）アクリロイルオキシ−プロピル−２−アジピン酸エステル・アンモニウム、１，３−（メタ）アクリロイルオキシ−プロピル−２−アジピン酸エステル・マグネシウム、１，３−（メタ）アクリロイルオキシ−プロピル−２−アジピン酸エステル・カルシウム、１，３−（メタ）アクリロイルオキシ−プロピル−２−ピメリン酸エステル、１，３−（メタ）アクリロイルオキシ−プロピル−２−ピメリン酸エステル・ナトリウム、１，３−（メタ）アクリロイルオキシ−プロピル−２−ピメリン酸エステル・カリウム、１，３−（メタ）アクリロイルオキシ−プロピル−２−ピメリン酸エステル・アンモニウム、１，３−（メタ）アクリロイルオキシ−プロピル−２−ピメリン酸エステル・マグネシウム、１，３−（メタ）アクリロイルオキシ−プロピル−２−ピメリン酸エステル・カルシウム、１，３−（メタ）アクリロイルオキシ−プロピル−２−スベリン酸エステル、１，３−（メタ）アクリロイルオキシ−プロピル−２−スベリン酸エステル・ナトリウム、１，３−（メタ）アクリロイルオキシ−プロピル−２−スベリン酸エステル・カリウム、１，３−（メタ）アクリロイルオキシ−プロピル−２−スベリン酸エステル・アンモニウム、１，３−（メタ）アクリロイルオキシ−プロピル−２−スベリン酸エステル・マグネシウム、１，３−（メタ）アクリロイルオキシ−プロピル−２−スベリン酸エステル・カルシウム、１，３−（メタ）アクリロイルオキシ−プロピル−２−セバシン酸エステル、１，３−（メタ）アクリロイルオキシ−プロピル−２−セバシン酸エステル・ナトリウム、１，３−（メタ）アクリロイルオキシ−プロピル−２−セバシン酸エステル・カリウム、１，３−（メタ）アクリロイルオキシ−プロピル−２−セバシン酸エステル・アンモニウム、１，３−（メタ）アクリロイルオキシ−プロピル−２−セバシン酸エステル・マグネシウム、１，３−（メタ）アクリロイルオキシ−プロピル−２−セバシン酸エステル・カルシウム、１，３−（メタ）アクリロイルオキシ−プロピル−２−ドデカン二酸エステル、１，３−（メタ）アクリロイルオキシ−プロピル−２−ドデカン二酸エステル・ナトリウム、１，３−（メタ）アクリロイルオキシ−プロピル−２−ドデカン二酸エステル・カリウム、１，３−（メタ）アクリロイルオキシ−プロピル−２−ドデカン二酸エステル・アンモニウム、１，３−（メタ）アクリロイルオキシ−プロピル−２−ドデカン二酸エステル・マグネシウム、１，３−（メタ）アクリロイルオキシ−プロピル−２−ドデカン二酸エステル・カルシウム、１，３−（メタ）アクリロイルオキシ−プロピル−２−マレイン酸エステル、１，３−（メタ）アクリロイルオキシ−プロピル−２−マレイン酸エステル・ナトリウム、１，３−（メタ）アクリロイルオキシ−プロピル−２−マレイン酸エステル・カリウム、１，３−（メタ）アクリロイルオキシ−プロピル−２−マレイン酸エステル・アンモニウム、１，３−（メタ）アクリロイルオキシ−プロピル−２−マレイン酸エステル・マグネシウム、１，３−（メタ）アクリロイルオキシ−プロピル−２−マレイン酸エステル・カルシウム、１，３−（メタ）アクリロイルオキシ−プロピル−２−イタコン酸エステル、１，３−（メタ）アクリロイルオキシ−プロピル−２−イタコン酸エステル・ナトリウム、１，３−（メタ）アクリロイルオキシ−プロピル−２−イタコン酸エステル・カリウム、１，３−（メタ）アクリロイルオキシ−プロピル−２−イタコン酸エステル・アンモニウム、１，３−（メタ）アクリロイルオキシ−プロピル−２−イタコン酸エステル・マグネシウム、１，３−（メタ）アクリロイルオキシ−プロピル−２−イタコン酸エステル・カルシウムなどが挙げられる。
【０１６２】
【化３５】
2016143778.tif 000037
【０１６３】
上記式（Ｉｖ）中、ｒ5およびｒ6は、独立して、水素原子、メチル基、エチル基、または水酸基を表し、ｒ7およびｒ8は、独立して、水素原子、メチリデン基、メチル基、エチル基、または水酸基を表し、ｒ5およびｒ6が結合する炭素原子とｒ7およびｒ8が結合する炭素原子との結合は、単結合でも、二重結合でもよく、ｍ１は独立して０〜１０の整数を表し、Ｍは、水素イオン、アンモニウムイオン、アルカリ金属イオン、または１／２原子のアルカリ土類金属イオンを表す。
【０１６４】
上記一般式（Ｉｖ）で表される化合物としては、例えば、ペンタエリスリトールトリ（メタ）アクリレート−マロン酸エステル、ペンタエリスリトールトリ（メタ）アクリレート−マロン酸エステル・ナトリウム、ペンタエリスリトールトリ（メタ）アクリレート−マロン酸エステル・カリウム、ペンタエリスリトールトリ（メタ）アクリレート−マロン酸エステル・アンモニウム、ペンタエリスリトールトリ（メタ）アクリレート−マロン酸エステル・マグネシウム、ペンタエリスリトールトリ（メタ）アクリレート−マロン酸エステル・カルシウム、ペンタエリスリトールトリ（メタ）アクリレート−グルタミン酸エステル、ペンタエリスリトールトリ（メタ）アクリレート−グルタミン酸エステル・ナトリウム、ペンタエリスリトールトリ（メタ）アクリレート−グルタミン酸エステル・カリウム、ペンタエリスリトールトリ（メタ）アクリレート−グルタミン酸エステル・アンモニウム、ペンタエリスリトールトリ（メタ）アクリレート−グルタミン酸エステル・マグネシウム、ペンタエリスリトールトリ（メタ）アクリレート−グルタミン酸エステル・カルシウム、ペンタエリスリトールトリ（メタ）アクリレート−アジピン酸エステル、ペンタエリスリトールトリ（メタ）アクリレート−アジピン酸エステル・ナトリウム、ペンタエリスリトールトリ（メタ）アクリレート−アジピン酸エステル・カリウム、ペンタエリスリトールトリ（メタ）アクリレート−アジピン酸エステル・アンモニウム、ペンタエリスリトールトリ（メタ）アクリレート−アジピン酸エステル・マグネシウム、ペンタエリスリトールトリ（メタ）アクリレート−アジピン酸エステル・カルシウム、ペンタエリスリトールトリ（メタ）アクリレート−ピメリン酸エステル、ペンタエリスリトールトリ（メタ）アクリレート−ピメリン酸エステル・ナトリウム、ペンタエリスリトールトリ（メタ）アクリレート−ピメリン酸エステル・カリウム、ペンタエリスリトールトリ（メタ）アクリレート−ピメリン酸エステル・アンモニウム、ペンタエリスリトールトリ（メタ）アクリレート−ピメリン酸エステル・マグネシウム、ペンタエリスリトールトリ（メタ）アクリレート−ピメリン酸エステル・カルシウム、ペンタエリスリトールトリ（メタ）アクリレート−スベリン酸エステル、ペンタエリスリトールトリ（メタ）アクリレート−スベリン酸エステル・ナトリウム、ペンタエリスリトールトリ（メタ）アクリレート−スベリン酸エステル・カリウム、ペンタエリスリトールトリ（メタ）アクリレート−スベリン酸エステル・アンモニウム、ペンタエリスリトールトリ（メタ）アクリレート−スベリン酸エステル・マグネシウム、ペンタエリスリトールトリ（メタ）アクリレート−スベリン酸エステル・カルシウム、ペンタエリスリトールトリ（メタ）アクリレート−セバシン酸エステル、ペンタエリスリトールトリ（メタ）アクリレート−セバシン酸エステル・ナトリウム、ペンタエリスリトールトリ（メタ）アクリレート−セバシン酸エステル・カリウム、ペンタエリスリトールトリ（メタ）アクリレート−セバシン酸エステル・アンモニウム、ペンタエリスリトールトリ（メタ）アクリレート−セバシン酸エステル・マグネシウム、ペンタエリスリトールトリ（メタ）アクリレート−セバシン酸エステル・カルシウム、ペンタエリスリトールトリ（メタ）アクリレート−ドデカン二酸エステル、ペンタエリスリトールトリ（メタ）アクリレート−ドデカン二酸エステル・ナトリウム、ペンタエリスリトールトリ（メタ）アクリレート−ドデカン二酸エステル・カリウム、ペンタエリスリトールトリ（メタ）アクリレート−ドデカン二酸エステル・アンモニウム、ペンタエリスリトールトリ（メタ）アクリレート−ドデカン二酸エステル・マグネシウム、ペンタエリスリトールトリ（メタ）アクリレート−ドデカン二酸エステル・カルシウム、ペンタエリスリトールトリ（メタ）アクリレート−マレイン酸エステル、ペンタエリスリトールトリ（メタ）アクリレート−マレイン酸エステル・ナトリウム、ペンタエリスリトールトリ（メタ）アクリレート−マレイン酸エステル・カリウム、ペンタエリスリトールトリ（メタ）アクリレート−マレイン酸エステル・アンモニウム、ペンタエリスリトールトリ（メタ）アクリレート−マレイン酸エステル・マグネシウム、ペンタエリスリトールトリ（メタ）アクリレート−マレイン酸エステル・カルシウム、ペンタエリスリトールトリ（メタ）アクリレート−イタコン酸エステル、ペンタエリスリトールトリ（メタ）アクリレート−イタコン酸エステル・ナトリウム、ペンタエリスリトールトリ（メタ）アクリレート−イタコン酸エステル・カリウム、ペンタエリスリトールトリ（メタ）アクリレート−イタコン酸エステル・アンモニウム、ペンタエリスリトールトリ（メタ）アクリレート−イタコン酸エステル・マグネシウム、ペンタエリスリトールトリ（メタ）アクリレート−イタコン酸エステル・カルシウムなどが挙げられる。
【０１６５】
【化３６】
2016143778.tif 000038
【０１６６】
上記式（Ｉｗ）中、ｒ５およびｒ６は、独立して、水素原子、メチル基、エチル基、または水酸基を表し、ｒ7およびｒ8は、独立して、水素原子、メチリデン基、メチル基、エチル基、または水酸基を表し、ｒ5およびｒ6が結合する炭素原子とｒ7およびｒ8が結合する炭素原子との結合は、単結合でも、二重結合でもよく、ｍ１は独立して０〜１０の整数を表し、Ｍは、水素イオン、アンモニウムイオン、アルカリ金属イオン、または１／２原子のアルカリ土類金属イオンを表す。
【０１６７】
上記一般式（Ｉｗ）で表される化合物としては、例えば、ジペンタエリスリトールペンタ（メタ）アクリレート−マロン酸エステル、ジペンタエリスリトールペンタ（メタ）アクリレート−マロン酸エステル・ナトリウム、ジペンタエリスリトールペンタ（メタ）アクリレート−マロン酸エステル・カリウム、ジペンタエリスリトールペンタ（メタ）アクリレート−マロン酸エステル・アンモニウム、ジペンタエリスリトールペンタ（メタ）アクリレート−マロン酸エステル・マグネシウム、ジペンタエリスリトールペンタ（メタ）アクリレート−マロン酸エステル・カルシウム、ジペンタエリスリトールペンタ（メタ）アクリレート−グルタミン酸エステル、ジペンタエリスリトールペンタ（メタ）アクリレート−グルタミン酸エステル・ナトリウム、ジペンタエリスリトールペンタ（メタ）アクリレート−グルタミン酸エステル・カリウム、ジペンタエリスリトールペンタ（メタ）アクリレート−グルタミン酸エステル・アンモニウム、ジペンタエリスリトールペンタ（メタ）アクリレート−グルタミン酸エステル・マグネシウム、ジペンタエリスリトールペンタ（メタ）アクリレート−グルタミン酸エステル・カルシウム、ジペンタエリスリトールペンタ（メタ）アクリレート−アジピン酸エステル、ジペンタエリスリトールペンタ（メタ）アクリレート−アジピン酸エステル・ナトリウム、ジペンタエリスリトールペンタ（メタ）アクリレート−アジピン酸エステル・カリウム、ジペンタエリスリトールペンタ（メタ）アクリレート−アジピン酸エステル・アンモニウム、ジペンタエリスリトールペンタ（メタ）アクリレート−アジピン酸エステル・マグネシウム、ジペンタエリスリトールペンタ（メタ）アクリレート−アジピン酸エステル・カルシウム、ジペンタエリスリトールペンタ（メタ）アクリレート−ピメリン酸エステル、ジペンタエリスリトールペンタ（メタ）アクリレート−ピメリン酸エステル・ナトリウム、ジペンタエリスリトールペンタ（メタ）アクリレート−ピメリン酸エステル・カリウム、ジペンタエリスリトールペンタ（メタ）アクリレート−ピメリン酸エステル・アンモニウム、ジペンタエリスリトールペンタ（メタ）アクリレート−ピメリン酸エステル・マグネシウム、ジペンタエリスリトールペンタ（メタ）アクリレート−ピメリン酸エステル・カルシウム、ジペンタエリスリトールペンタ（メタ）アクリレート−スベリン酸エステル、ジペンタエリスリトールペンタ（メタ）アクリレート−スベリン酸エステル・ナトリウム、ジペンタエリスリトールペンタ（メタ）アクリレート−スベリン酸エステル・カリウム、ジペンタエリスリトールペンタ（メタ）アクリレート−スベリン酸エステル・アンモニウム、ジペンタエリスリトールペンタ（メタ）アクリレート−スベリン酸エステル・マグネシウム、ジペンタエリスリトールペンタ（メタ）アクリレート−スベリン酸エステル・カルシウム、ジペンタエリスリトールペンタ（メタ）アクリレート−セバシン酸エステル、ジペンタエリスリトールペンタ（メタ）アクリレート−セバシン酸エステル・ナトリウム、ジペンタエリスリトールペンタ（メタ）アクリレート−セバシン酸エステル・カリウム、ジペンタエリスリトールペンタ（メタ）アクリレート−セバシン酸エステル・アンモニウム、ジペンタエリスリトールペンタ（メタ）アクリレート−セバシン酸エステル・マグネシウム、ジペンタエリスリトールペンタ（メタ）アクリレート−セバシン酸エステル・カルシウム、ジペンタエリスリトールペンタ（メタ）アクリレート−ドデカン二酸エステル、ジペンタエリスリトールペンタ（メタ）アクリレート−ドデカン二酸エステル・ナトリウム、ジペンタエリスリトールペンタ（メタ）アクリレート−ドデカン二酸エステル・カリウム、ジペンタエリスリトールペンタ（メタ）アクリレート−ドデカン二酸エステル・アンモニウム、ジペンタエリスリトールペンタ（メタ）アクリレート−ドデカン二酸エステル・マグネシウム、ジペンタエリスリトールペンタ（メタ）アクリレート−ドデカン二酸エステル・カルシウム、ジペンタエリスリトールペンタ（メタ）アクリレート−マレイン酸エステル、ジペンタエリスリトールペンタ（メタ）アクリレート−マレイン酸エステル・ナトリウム、ジペンタエリスリトールペンタ（メタ）アクリレート−マレイン酸エステル・カリウム、ジペンタエリスリトールペンタ（メタ）アクリレート−マレイン酸エステル・アンモニウム、ジペンタエリスリトールペンタ（メタ）アクリレート−マレイン酸エステル・マグネシウム、ジペンタエリスリトールペンタ（メタ）アクリレート−マレイン酸エステル・カルシウム、ジペンタエリスリトールペンタ（メタ）アクリレート−イタコン酸エステル、ジペンタエリスリトールペンタ（メタ）アクリレート−イタコン酸エステル・ナトリウム、ジペンタエリスリトールペンタ（メタ）アクリレート−イタコン酸エステル・カリウム、ジペンタエリスリトールペンタ（メタ）アクリレート−イタコン酸エステル・アンモニウム、ジペンタエリスリトールペンタ（メタ）アクリレート−イタコン酸エステル・マグネシウム、ジペンタエリスリトールペンタ（メタ）アクリレート−イタコン酸エステル・カルシウムなどが挙げられる。
【０１６８】
上記化合物（Ｉ）となるカチオン性親水基を有する化合物としては、下記一般式（Ｉｒ）〜（Ｉｔ）で表される化合物が好ましい。
【０１６９】
【化３７】
2016143778.tif 000039
【０１７０】
上記式（Ｉｒ）中、Ｘは、−Ｏ−，−Ｓ−，−ＮＨ−，または−ＮＣＨ3−を表し、ｒ1〜ｒ4は、それぞれ独立して、水素原子、メチル基、エチル基、または水酸基を表す。ｍ１は０〜１０の整数を表し、ｎ１は０〜１００の整数を表し、ｎ１が２以上の場合は、ｒ1同士〜ｒ4同士、およびＸ同士は、互いに同一でも異なってもよく、Ａ（−）は、ハロゲンイオン、蟻酸イオン、酢酸イオン、硫酸イオン、硫酸水素イオン、燐酸イオン、または燐酸水素イオンを表し、Ｒ6〜Ｒ8は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表す。
【０１７１】
上記一般式（Ｉｒ）で表される化合物としては、例えば、Ｎ，Ｎ−ジメチルアミノエチル（メタ）アクリレート・塩酸塩、Ｎ，Ｎ−ジメチルアミノエチル（メタ）アクリレート・臭化水素塩、Ｎ，Ｎ−ジメチルアミノエチル（メタ）アクリレート・硫酸塩、Ｎ，Ｎ−ジメチルアミノエチル（メタ）アクリレート・蟻酸塩、Ｎ，Ｎ−ジメチルアミノエチル（メタ）アクリレート・酢酸塩、Ｎ−ジメチルアミノエチル（メタ）アクリレート・リン酸塩、Ｎ，Ｎ−ジメチルアミノ−プロピル−２−（メタ）アクリレート・塩酸塩、Ｎ，Ｎ−ジメチルアミノ−プロピル−２−（メタ）アクリレート・塩酸塩、Ｎ，Ｎ−ジメチルアミノ−プロピル−２−（メタ）アクリレート・臭化水素塩、Ｎ，Ｎ−ジメチルアミノ−プロピル−２−（メタ）アクリレート・硫酸塩、Ｎ，Ｎ−ジメチルアミノ−プロピル−２−（メタ）アクリレート・酢酸塩、Ｎ，Ｎ−ジメチルアミノ−プロピル−２−（メタ）アクリレート・リン酸塩、Ｎ，Ｎ−ジメチルアミノ−プロピル−３−（メタ）アクリレート・塩酸塩、Ｎ，Ｎ−ジメチルアミノ−プロピル−３−（メタ）アクリレート・塩酸塩、Ｎ，Ｎ−ジメチルアミノ−プロピル−３−（メタ）アクリレート・臭化水素塩、Ｎ，Ｎ−ジメチルアミノ−プロピル−３−（メタ）アクリレート・硫酸塩、Ｎ，Ｎ−ジメチルアミノ−プロピル−３−（メタ）アクリレート・酢酸塩、Ｎ，Ｎ−ジメチルアミノ−プロピル−３−（メタ）アクリレート・リン酸塩、Ｎ，Ｎ−ジメチルアミノ−ブチル−４−（メタ）アクリレート・塩酸塩、Ｎ，Ｎ−ジメチルアミノ−ブチル−４−（メタ）アクリレート・塩酸塩、Ｎ，Ｎ−ジメチルアミノ−ブチル−４−（メタ）アクリレート・臭化水素塩、Ｎ，Ｎ−ジメチルアミノ−ブチル−４−（メタ）アクリレート・硫酸塩、Ｎ，Ｎ−ジメチルアミノ−ブチル−４−（メタ）アクリレート・酢酸塩、Ｎ，Ｎ−ジメチルアミノ−ブチル−４−（メタ）アクリレート・リン酸塩、Ｎ，Ｎ−ジメチルアミノ−ヘキシル−６−（メタ）アクリレート・塩酸塩、Ｎ，Ｎ−ジメチルアミノ−ヘキシル−６−（メタ）アクリレート・塩酸塩、Ｎ，Ｎ−ジメチルアミノ−ヘキシル−６−（メタ）アクリレート・臭化水素塩、Ｎ，Ｎ−ジメチルアミノ−ヘキシル−６−（メタ）アクリレート・硫酸塩、Ｎ，Ｎ−ジメチルアミノ−ヘキシル−６−（メタ）アクリレート・酢酸塩、Ｎ，Ｎ−ジメチルアミノ−ヘキシル−６−（メタ）アクリレート・リン酸塩、Ｎ，Ｎ−ジメチルアミノ−オクチル−８−（メタ）アクリレート・塩酸塩、Ｎ，Ｎ−ジメチルアミノ−オクチル−８−（メタ）アクリレート・塩酸塩、Ｎ，Ｎ−ジメチルアミノ−オクチル−８−（メタ）アクリレート・臭化水素塩、Ｎ，Ｎ−ジメチルアミノ−オクチル−８−（メタ）アクリレート・硫酸塩、Ｎ，Ｎ−ジメチルアミノ−オクチル−８−（メタ）アクリレート・酢酸塩、Ｎ，Ｎ−ジメチルアミノ−オクチル−８−（メタ）アクリレート・リン酸塩、Ｎ，Ｎ−ジメチルアミノ−３−オキサペンチル−５−（メタ）アクリレート・塩酸塩、Ｎ，Ｎ−ジメチルアミノ−３−オキサペンチル−５−（メタ）アクリレート・塩酸塩、Ｎ，Ｎ−ジメチルアミノ−３−オキサペンチル−５−（メタ）アクリレート・臭化水素塩、Ｎ，Ｎ−ジメチルアミノ−３−オキサペンチル−５−（メタ）アクリレート・硫酸塩、Ｎ，Ｎ−ジメチルアミノ−３−オキサペンチル−５−（メタ）アクリレート・酢酸塩、Ｎ，Ｎ−ジメチルアミノ−３−オキサペンチル−５−（メタ）アクリレート・リン酸塩、Ｎ，Ｎ−ジエチルアミノエチル（メタ）アクリレート・塩酸塩、Ｎ，Ｎ−ジエチルアミノエチル（メタ）アクリレート・臭化水素塩、Ｎ，Ｎ−ジエチルアミノエチル（メタ）アクリレート・硫酸塩、Ｎ，Ｎ−ジエチルアミノエチル（メタ）アクリレート・蟻酸塩、Ｎ，Ｎ−ジエチルアミノエチル（メタ）アクリレート・酢酸塩、Ｎ−ジエチルアミノエチル（メタ）アクリレート・リン酸塩、Ｎ，Ｎ−ジプロピルアミノエチル（メタ）アクリレート・塩酸塩、Ｎ，Ｎ−ジプロピルアミノエチル（メタ）アクリレート・臭化水素塩、Ｎ，Ｎ−ジプロピルアミノエチル（メタ）アクリレート・硫酸塩、Ｎ，Ｎ−ジプロピルアミノエチル（メタ）アクリレート・蟻酸塩、Ｎ，Ｎ−ジプロピルアミノエチル（メタ）アクリレート・酢酸塩、Ｎ−ジプロピルアミノエチル（メタ）アクリレート・リン酸塩、３−（メタ）アクリロイルオキシ−２−ヒドロキシプロピル−１−トリエチルアンモニウムクロライド、３−（メタ）アクリロイルオキシ−２−ヒドロキシプロピル−１−トリエチルアンモニウムブロマイド、３−（メタ）アクリロイルオキシ−２−ヒドロキシプロピル−１−トリエチルアンモニウムスルホマイド、３−（メタ）アクリロイルオキシ−２−ヒドロキシプロピル−１−トリエチルアンモニウムフォスホマイド、Ｎ，Ｎ−ジメチルアミノエチル（メタ）アクリルアミド・塩酸塩、Ｎ，Ｎ−ジメチルアミノエチル（メタ）アクリルアミド・臭化水素塩、Ｎ，Ｎ−ジメチルアミノエチル（メタ）アクリルアミド・硫酸塩、Ｎ，Ｎ−ジメチルアミノエチル（メタ）アクリルアミド・蟻酸塩、Ｎ，Ｎ−ジメチルアミノエチル（メタ）アクリルアミド・酢酸塩、Ｎ−ジメチルアミノエチル（メタ）アクリルアミド・リン酸塩、Ｎ，Ｎ−ジメチルアミノ−プロピル−２−（メタ）アクリルアミド・塩酸塩、Ｎ，Ｎ−ジメチルアミノ−プロピル−２−（メタ）アクリルアミド・塩酸塩、Ｎ，Ｎ−ジメチルアミノ−プロピル−２−（メタ）アクリルアミド・臭化水素塩、Ｎ，Ｎ−ジメチルアミノ−プロピル−２−（メタ）アクリルアミド・硫酸塩、Ｎ，Ｎ−ジメチルアミノ−プロピル−２−（メタ）アクリルアミド・酢酸塩、Ｎ，Ｎ−ジメチルアミノ−プロピル−２−（メタ）アクリルアミド・リン酸塩、Ｎ，Ｎ−ジメチルアミノ−プロピル−３−（メタ）アクリルアミド・塩酸塩、Ｎ，Ｎ−ジメチルアミノ−プロピル−３−（メタ）アクリルアミド・塩酸塩、Ｎ，Ｎ−ジメチルアミノ−プロピル−３−（メタ）アクリルアミド・臭化水素塩、Ｎ，Ｎ−ジメチルアミノ−プロピル−３−（メタ）アクリルアミド・硫酸塩、Ｎ，Ｎ−ジメチルアミノ−プロピル−３−（メタ）アクリルアミド・酢酸塩、Ｎ，Ｎ−ジメチルアミノ−プロピル−３−（メタ）アクリルアミド・リン酸塩、Ｎ，Ｎ−ジメチルアミノ−ブチル−４−（メタ）アクリルアミド・塩酸塩、Ｎ，Ｎ−ジメチルアミノ−ブチル−４−（メタ）アクリルアミド・塩酸塩、Ｎ，Ｎ−ジメチルアミノ−ブチル−４−（メタ）アクリルアミド・臭化水素塩、Ｎ，Ｎ−ジメチルアミノ−ブチル−４−（メタ）アクリルアミド・硫酸塩、Ｎ，Ｎ−ジメチルアミノ−ブチル−４−（メタ）アクリルアミド・酢酸塩、Ｎ，Ｎ−ジメチルアミノ−ブチル−４−（メタ）アクリルアミド・リン酸塩などが挙げられる。
【０１７２】
【化３８】
2016143778.tif 000040
【０１７３】
上記式（Ｉｓ）中、Ｘは、−Ｏ−，−Ｓ−，−ＮＨ−，または−ＮＣＨ3−を表し、ｒ1〜ｒ4は、それぞれ独立して、水素原子、メチル基、エチル基、または水酸基を表し、ｍ１は０〜１０の整数を表し、ｎ１は０〜１００の整数を表し、ｎ１が２以上の場合は、ｒ1同士〜ｒ4同士、およびＸ同士は、互いに同一でも異なっていてもよく、Ａ（−）は、ハロゲンイオン、蟻酸イオン、酢酸イオン、硫酸イオン、硫酸水素イオン、燐酸イオン、または燐酸水素イオンを表し、Ｒ6〜Ｒ8は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表す。
【０１７４】
上記一般式（Ｉｓ）で表される化合物としては、例えば、３−（メタ）アクリロイルオキシ−２−ヒドロキシプロピル−１−トリメチルアンモニウムクロライド、３−（メタ）アクリロイルオキシ−２−ヒドロキシプロピル−１−トリメチルアンモニウムブロマイド、３−（メタ）アクリロイルオキシ−２−ヒドロキシプロピル−１−トリメチルアンモニウムスルホマイド、３−（メタ）アクリロイルオキシ−２−ヒドロキシプロピル−１−トリメチルアンモニウムフォスホマイド、４−（メタ）アクリロイルオキシ−２−ヒドロキシブチル−１−トリメチルアンモニウムクロライド、４−（メタ）アクリロイルオキシ−２−ヒドロキシブチル−１−トリメチルアンモニウムブロマイド、４−（メタ）アクリロイルオキシ−２−ヒドロキシブチル−１−トリメチルアンモニウムスルホマイド、４−（メタ）アクリロイルオキシ−２−ヒドロキシブチル−１−トリメチルアンモニウムフォスホマイド、５−（メタ）アクリロイルオキシ−２−ヒドロキシペンチル−１−トリメチルアンモニウムクロライド、５−（メタ）アクリロイルオキシ−２−ヒドロキシペンチル−１−トリメチルアンモニウムブロマイド、５−（メタ）アクリロイルオキシ−２−ヒドロキシペンチル−１−トリメチルアンモニウムスルホマイド、５−（メタ）アクリロイルオキシ−２−ヒドロキシペンチル−１−トリメチルアンモニウムフォスホマイド、６−（メタ）アクリロイルオキシ−２−ヒドロキシヘキシル−１−トリメチルアンモニウムクロライド、６−（メタ）アクリロイルオキシ−２−ヒドロキシヘキシル−１−トリメチルアンモニウムブロマイド、６−（メタ）アクリロイルオキシ−２−ヒドロキシヘキシル−１−トリメチルアンモニウムスルホマイド、６−（メタ）アクリロイルオキシ−２−ヒドロキシヘキシル−１−トリメチルアンモニウムフォスホマイド、８−（メタ）アクリロイルオキシ−２−ヒドロキシオクチル−１−トリメチルアンモニウムクロライド、８−（メタ）アクリロイルオキシ−２−ヒドロキシオクチル−１−トリメチルアンモニウムブロマイド、８−（メタ）アクリロイルオキシ−２−ヒドロキシオクチル−１−トリメチルアンモニウムスルホマイド、８−（メタ）アクリロイルオキシ−２−ヒドロキシオクチル−１−トリメチルアンモニウムフォスホマイド、１０−（メタ）アクリロイルオキシ−２−ヒドロキシデシル−１−トリメチルアンモニウムクロライド、１０−（メタ）アクリロイルオキシ−２−ヒドロキシデシル−１−トリメチルアンモニウムブロマイド、１０−（メタ）アクリロイルオキシ−２−ヒドロキシデシル−１−トリメチルアンモニウムスルホマイド、１０−（メタ）アクリロイルオキシ−２−ヒドロキシデシル−１−トリメチルアンモニウムフォスホマイド、３−（メタ）アクリロイルチオ２−ヒドロキシプロピル−１−トリメチルアンモニウムクロライド、３−（メタ）アクリロイルチオ２−ヒドロキシプロピル−１−トリメチルアンモニウムブロマイド、３−（メタ）アクリロイルチオ２−ヒドロキシプロピル−１−トリメチルアンモニウムスルホマイド、３−（メタ）アクリロイルチオ２−ヒドロキシプロピル−１−トリメチルアンモニウムフォスホマイド、３−（メタ）アクリルアミド２−ヒドロキシプロピル−１−トリメチルアンモニウムクロライド、３−（メタ）アクリルアミド２−ヒドロキシプロピル−１−トリメチルアンモニウムブロマイド、３−（メタ）アクリルアミド２−ヒドロキシプロピル−１−トリメチルアンモニウムスルホマイド、３−（メタ）アクリルアミド２−ヒドロキシプロピル−１−トリメチルアンモニウムフォスホマイドなどが挙げられる。
【０１７５】
【化３９】
2016143778.tif 000041
【０１７６】
上記式（Ｉｔ）中、Ｘは、−Ｏ−，−Ｓ−，−ＮＨ−，または−ＮＣＨ３−を表しｒ1〜ｒ4は、それぞれ独立して、水素原子、メチル基、エチル基、または水酸基を表し、ｍ１は０〜１０の整数を表し、ｎ１は０〜１００の整数を表し、ｎ１が２以上の場合は、ｒ1同士〜ｒ4同士、およびＸ同士は、互いに同一でも異なっていてもよく、Ｒ6〜Ｒ7は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表す。
【０１７７】
上記一般式（Ｉｔ）で表される化合物としては、例えば、（メタ）アクリロイルオキシ−メチルベタイン、２−（メタ）アクリロイルオキシ−エチルベタイン、２−（メタ）アクリロイルオキシ−プロピルベタイン、３−（メタ）アクリロイルオキシ−プロピルベタイン、４−（メタ）アクリロイルオキシ−ブチルベタイン、５−（メタ）アクリロイルオキシ−ペンチルベタイン、６−（メタ）アクリロイルオキシ−ヘキシルベタイン、７−（メタ）アクリロイルオキシ−ヘプチルベタイン、８−（メタ）アクリロイルオキシ−オクチルベタイン、１０−（メタ）アクリロイルオキシ−デシルベタイン、１１−（メタ）アクリロイルオキシ−ウンデシルベタイン、５−（メタ）アクリロイルオキシ−３−オキサペンチルベタイン、５−（メタ）アクリロイルオキシ−２，５−ジメチル−３−オキサペンチルベタイン、８−（メタ）アクリロイルオキシ−２，５，８−トリメチル−３，６−ジオキサオクチルベタインなどが挙げられる。
上記カチオン性親水基を有する化合物の中でも、一般式（Ｉｒ）〜（Ｉｓ）で表される化合物がより好ましく、一般式（Ｉｓ）で表される化合物がさらに好ましい。
【０１７８】
上記化合物（Ｉ）の分子量は、通常７２〜１８,０００、好ましくは７２〜３，０００、より好ましくは７２〜１０００である。
【０１７９】
上記化合物（Ｉ）は１種単独で用いてもよいし、２種以上混合して用いてもよい。なお、本発明の組成物（Ａ）には上記化合物（Ｉ）が含まれるが、上記化合物（Ｉ）の少なくとも一部が反応してオリゴマーの形になって上記組成物に含まれていてもよい。なお、ここでいうオリゴマーとは上記化合物（Ｉ）から形成される繰り返し単位を通常２〜２０含むものである。
【０１８０】
上記化合物（Ｉ）は公知の方法または公知に準ずる方法により製造できる。また、上記化合物（Ｉ）は市販品としても入手できる。
【０１８１】
上記組成物（Ｂ）に含まれる化合物（Ｉ’）は、アニオン性親水基、カチオン性親水基、および水酸基から選ばれる１つ以上の親水基と、重合性炭素−炭素二重結合を有する１つ以上の官能基とを有することを特徴とする。（ただし親水基が水酸基を有する基の場合は、重合性炭素−炭素二重結合を有する官能基は１つである。）。このような親水基と炭素−炭素二重結合を有する官能基とを有する化合物が含まれる組成物を重合することにより、得られる硬化物に親水性が付与され得る。
【０１８２】
上記化合物（Ｉ’）としては、組成物（Ａ）に含まれる化合物（１）に加えて、親水基である水酸基を１つ以上と重合性炭素−炭素二重結合を有する官能基１つとを有する化合物を用いることができる。
【０１８３】
上記水酸基としては、本発明の効果を奏する限りアルコール性水酸基、フェノール性水酸基のいずれであってもよいが、アルコール性水酸基が好ましい。
【０１８４】
上記化合物（Ｉ'）が有する親水基としては、アニオン性親水基が好ましい。
【０１８５】
重合性炭素−炭素二重結合を有する官能基としては、その官能基がラジカル重合またはイオン重合可能であれば特に制限はないが、例えば、アクリロイル基、メタクリロイル基、アクリロイルオキシ基、メタクリロイルオキシ基、アクリロイルチオ基、メタクリロイルチオ基、アクリルアミド基、メタクリルアミド基、アリル基、ビニル基、イソプロペニル基、マレイル基（−ＣＯ−ＣＨ＝ＣＨ−ＣＯ−）、イタコニル基（−ＣＯ−ＣＨ＝ＣＨ−ＣＯ−）、およびスチリル基などが挙げられる。
【０１８６】
化合物（Ｉ’）となるアニオン性親水基およびカチオン性親水基から選ばれる１つ以上の親水基と、重合性炭素−炭素二重結合を有する１つ以上の官能基とを有する化合物の具体例および好適例は、重合性組成物（Ａ）に含まれる化合物（１）と同様である。
【０１８７】
親水基である水酸基を１つ以上と重合性炭素−炭素二重結合を有する官能基１つとを有する化合物としては、下記一般式 （２００）で表わされる化合物が好ましい。
【０１８８】
【化４０】
2016143778.tif 000042
【０１８９】
上記式（２００）中、Ｂは重合性炭素−炭素二重結合を有する官能基を１つ有する炭素数２〜１００の有機基を表し、ＥＦは、下記一般式（２０１）〜（２０４）から選ばれる少なくとも１つの水酸基を含む基を表し、ｎはＥＦに結合するＢの数で１であり、ｎ０はＢに結合するＥＦの数である。
【０１９０】
上記ＥＦとなる、基としては、例えば、下記一般式（２０１）〜（２０４）で表される親水基が挙げられる。
【０１９１】
【化４１】
2016143778.tif 000043
【０１９２】
上記式（２０１）中、ｎ１は０〜１００の整数を表し、ｒ1およびｒ2は、独立して水素原子、メチル基、エチル基、または水酸基を表し、ｎ１が２以上の場合はｒ1同士およびｒ2同士は同一でも異なってもよい。＃１は式（２００）のＢに含まれる炭素原子に結合する結合手を表す。
【０１９３】
【化４２】
2016143778.tif 000044
【０１９４】
上記式（２０２）中、Ｘは、−Ｏ−，−Ｓ−，−ＮＨ−，または−ＮＣＨ3−を表し、Ｘ同士は同一でも異なってもよく、ｍ１は０〜１０の整数を表し、ｎ２０は２〜１００の整数を表し、ｒは水素原子またはメチル基を表し、ｒ1〜ｒ4は、それぞれ独立して、水素原子、メチル基、エチル基、または水酸基を表し、Ｘ同士、ｒ1同士、ｒ2同士、ｒ3同士、およびｒ4同士は同一でも異なっていてもよい。＃１は式（２００）のＢに含まれる炭素原子に結合する結合手を表す。
【０１９５】
【化４３】
2016143778.tif 000045
【０１９６】
上記式（２０３）中、＃１は式（２００）のＢに含まれる炭素原子に結合する結合手を表す。
【０１９７】
【化４４】
2016143778.tif 000046
【０１９８】
上記式（２０４）中、Ｘ3およびＸ4は、独立して、−ＣＨ2−、−ＣＨ（ＯＨ）−、または−ＣＯ−を表し、ｎ３０は０〜３の整数を表し、ｎ５０は０〜５の整数を表し、ｎ３０が２以上の場合、Ｘ3同士は同一でも異なっても良い。ｎ５０が２以上の場合、Ｘ4同士は同一でも異なっても良く、＃１は式（２００）のＢに含まれる炭素原子に結合する結合手を表す。
【０１９９】
上記式（２００）中のＢとしては、下記一般式（２１０）〜（２１６）から選ばれる基が好ましい。
【０２００】
【化４５】
2016143778.tif 000047
【０２０１】
上記式（２１０）中、Ｘは、−Ｏ−，−Ｓ−，−ＮＨ−，または−ＮＣＨ3−を表し、ｒは水素原子またはメチル基を表し、ｒ1〜ｒ4は、それぞれ独立して、水素原子、メチル基、エチル基、または水酸基を表し、ｍ１は０〜１０の整数を表し、ｎ１は０〜１００の整数を表し、＃２は上記一般式（２０１）〜（２０４）で表される基から選ばれる少なくとも１つの基に含まれる＃１に結合する結合手を表す。
【０２０２】
【化４６】
2016143778.tif 000048
【０２０３】
上記式（２１１）中、Ｘは、−Ｏ−，−Ｓ−，−ＮＨ−，または−ＮＣＨ3−を表し、ｒは水素原子またはメチル基を表し、ｒ1〜ｒ6は、独立して、水素原子、メチル基、エチル基、または水酸基を表し、ｒ7およびｒ8は、独立して、水素原子、メチリデン基、メチル基、エチル基、または水酸基を表し、ｒ5およびｒ6が結合する炭素原子とｒ7およびｒ8が結合する炭素原子との結合は、単結合でも、二重結合でもよく、ｍ１およびｍ３は独立して０〜１０の整数を表し、ｎ１は０〜１００の整数を表し、＃２は上記一般式（２０１）〜（２０４）で表される基から選ばれる少なくとも１つの基に含まれる＃１に結合する結合手を表す。
【０２０４】
【化４７】
2016143778.tif 000049
【０２０５】
上記式（２１２）中、Ｘは、−Ｏ−，−Ｓ−，−ＮＨ−，または−ＮＣＨ3−を表し、ｒは水素原子またはメチル基を表し、ｒ1〜ｒ4は、独立して、水素原子、メチル基、エチル基、または水酸基を表し、ｍ２は０〜５の整数を表し、ｍ１は０〜１０の整数を表し、ｎ０は１〜５の整数を表し、ｎ１は０〜１００の整数を表し、＃２は上記一般式（２０１）〜（２０４）で表される基から選ばれる少なくとも１つの基に含まれる＃１に結合する結合手を表す。
【０２０６】
【化４８】
2016143778.tif 000050
【０２０７】
上記式（２１３）中、ｒは水素原子またはメチル基を表し、ｒ1およびｒ2は、独立して、水素原子、メチル基、エチル基、または水酸基を表し、ｍ１は０〜１０の整数を表し、＃２は上記一般式（２０１）〜（２０４）で表される基から選ばれる少なくとも１つの基に含まれる＃１に結合する結合手を表す。
【０２０８】
【化４９】
2016143778.tif 000051
【０２０９】
上記式（２１４）中、ｒは水素原子またはメチル基を表し、ｒ1およびｒ2は、独立して、水素原子、メチル基、エチル基、または水酸基を表し、ｍ１は０〜１０の整数、ｍ２は、独立して、０〜５の整数を表し、ｎ０は１〜５の整数を表し、＃２は上記一般式（２０１）〜（２０４）で表される基から選ばれる少なくとも１つの基に含まれる＃１に結合する結合手を表す。
【０２１０】
【化５０】
2016143778.tif 000052
【０２１１】
上記式（２１５）中、ｒ1およびｒ2は、独立して、水素原子、メチル基、エチル基、または水酸基を表し、＃２は上記一般式（２０１）〜（２０４）で表される基から選ばれる少なくとも１つの基に含まれる＃１に結合する結合手を表す。
【０２１２】
【化５１】
2016143778.tif 000053
【０２１３】
上記式（２１６）中、ｒ1は水素原子、メチル基、エチル基、または水酸基を表し、＃２は上記一般式（２０１）〜（２０４）で表される基から選ばれる少なくとも１つの基に含まれる＃１に結合する結合手を表す。
上記化合物（Ｉ'）となる水酸基を有する化合物としては、下記一般式（Ｉｍ）〜（Ｉｑ）で表される化合物が好ましい。
【０２１４】
【化５２】
2016143778.tif 000054
【０２１５】
上記式（Ｉｍ）中、Ｘは、−Ｏ−，−Ｓ−，−ＮＨ−，または−ＮＣＨ3−を表し、ｒは水素原子またはメチル基を表し、ｒ1およびｒ2は、それぞれ独立して、水素原子、メチル基、エチル基、または水酸基を表し、ｎ１は０〜１００の整数を表し、ｎ１が２以上である場合、ｒ1同士およびｒ2同士は同一でも異なっていてもよい。
【０２１６】
上記一般式（Ｉｍ）で表される化合物としては、例えば、ヒドロキシメチル（メタ）アクリレート、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、３−ヒドロキシブチル（メタ）アクリレート、３−ヒドロキシブチル−２−（メタ）アクリレート、２−ヒドロキシブチル（メタ）アクリレート、５−ヒドロキシペンチル（メタ）アクリレート、４−メチル−４−ヒドロキシペンチル−２−（メタ）アクリレート、６−ヒドロキシヘキシル（メタ）アクリレート、７−ヒドロキシヘプチル（メタ）アクリレート、８−ヒドロキシオクチル（メタ）アクリレート、１２−ヒドロキシラウリル（メタ）アクリレート、１８−ヒドロキシステアリル（メタ）アクリレート、（メタ）アクリロイルチオ−メタノール、（メタ）アクリロイルチオ−２−エタノール、（メタ）アクリロイルチオ−２−プロパノール、（メタ）アクリロイルチオ−３−プロパノール、（メタ）アクリロイルチオ−４−ブタノール、（メタ）アクリロイルチオ−３−ブタノール、２−（メタ）アクリロイルチオ−３−ブタノール、（メタ）アクリロイルチオ−２−ブタノール、（メタ）アクリロイルチオ−６−ヘキサノール、（メタ）アクリロイルチオ−８−オクタノール、（メタ）アクリロイルチオ−１２−ラクリルアルコール、（メタ）アクリロイルチオ−１８−ステアリルアルコール、ヒドロキシメチル（メタ）アクリルアミド、２−ヒドロキシエチル（メタ）アクリルアミド、２−ヒドロキシプロピル（メタ）アクリルアミド、３−ヒドロキシプロピル（メタ）アクリルアミド、４−ヒドロキシブチル（メタ）アクリルアミド、４−ヒドロキシブチル（メタ）アクリルアミド、３−ヒドロキシブチル（メタ）アクリルアミド、３−ヒドロキシブチル−２−（メタ）アクリルアミド、２−ヒドロキシブチル（メタ）アクリルアミド、５−ヒドロキシペンチル（メタ）アクリルアミド、４−メチル−４−ヒドロキシペンチル−２−（メタ）アクリルアミド、６−ヒドロキシヘキシル（メタ）アクリルアミド、７−ヒドロキシヘプチル（メタ）アクリルアミド、８−ヒドロキシオクチル（メタ）アクリルアミド、１２−ヒドロキシラウリル（メタ）アクリルアミド、１８−ヒドロキシステアリル（メタ）アクリルアミドなどが挙げられる。
【０２１７】
上記一般式（Ｉｍ）で表される化合物の中では、下記一般式（Ｉｍ−２）で表される化合物がより好ましい。
【０２１８】
【化５３】
2016143778.tif 000055
【０２１９】
上記式（Ｉｍ−２）中、Ｘは、−Ｏ−，−Ｓ−，−ＮＨ−，または−ＮＣＨ3−を表し、ｒは水素原子またはメチル基を表し、ｒ1およびｒ2は、それぞれ独立して、水素原子、メチル基、エチル基、または水酸基を表し、ｍ１は０〜１０の整数を表し、ｍ１が２以上である場合、ｒ1同士およびｒ2同士は同一でも異なっていてもよい。
【０２２０】
上記一般式（Ｉｍ−２）で表される化合物としては、例えば、１−（メタ）アクリロイルオキシ−２，３−ジヒドロキシプロパン、１−（メタ）アクリロイルチオ−２，３−ジヒドロキシプロパン、１−（メタ）アクリルアミド−２，３−ジヒドロキシプロパン、１−（メタ）アクリルアミド−３，４−ジヒドロキシブタン、Ｎ−(メタ)アクリロイル−グルカミン、１−（メタ）アクリロイルオキシ−３，４−ジヒドロキシブタン、１−（メタ）アクリロイルオキシ−４，５−ジヒドロキシヘプタン、１−（メタ）アクリロイルオキシ−５，６−ジヒドロキシヘキサン、１−（メタ）アクリロイルオキシ−６，７−ジヒドロキシヘプタン、１−（メタ）アクリロイルオキシ−７，８−ジヒドロキシオクタン、１−（メタ）アクリロイルオキシ−７，８−ジヒドロキシオクタン、１−（メタ）アクリロイルオキシ−８，９−ジヒドロキシノナン、１−（メタ）アクリロイルオキシ−９，１０−ジヒドロキシデカン、Ｌ−トレイトール（メタ）アクリル酸エステル｛１−（メタ）アクリロイルオキシ−２，３，４−トリヒドロキシブタン他｝、キシリトール（メタ）アクリル酸エステル｛１−（メタ）アクリロイルオキシ−２，３，４，５−テトラヒドロキシペンタン他｝、ソルビトール（メタ）アクリル酸エステル｛１−（メタ）アクリロイルオキシ−２，３，４，５，６−ペンタヒドロキシヘキサン他｝などが挙げられる。
【０２２１】
【化５４】
2016143778.tif 000056
【０２２２】
上記式（Ｉｎ）中、ｍ１は０〜１０の整数を表し、ｎ２０は２〜１００の整数を表し、ｒは水素原子またはメチル基を表し、Ｘは、−Ｏ−，−Ｓ−，−ＮＨ−，または−ＮＣＨ3−を表し、Ｘ同士は同一でも異なってもよく、ｒ1〜ｒ4は、それぞれ独立して、水素原子、メチル基、エチル基、または水酸基を表し、Ｘ同士、ｒ1同士、ｒ2同士、ｒ3同士、およびｒ4同士は同一でも異なっていてもよい。
【０２２３】
上記一般式（Ｉｎ）で表される化合物としては、例えば、ジ（エチレングリコール）モノ｛（メタ）アクリレート｝、トリ（エチレングリコール）モノ｛（メタ）アクリレート｝、テトラ（エチレングリコール）モノ｛（メタ）アクリレート｝、ペンタ（エチレングリコール）モノ｛（メタ）アクリレート｝、ヘキサ（エチレングリコール）モノ｛（メタ）アクリレート｝、オクタ（エチレングリコール）モノ｛（メタ）アクリレート｝、デカ（エチレングリコール）モノ｛（メタ）アクリレート｝、テトラデカ（エチレングリコール）モノ｛（メタ）アクリレート｝、ドデカ（エチレングリコール）モノ｛（メタ）アクリレート｝、オクタデカ（エチレングリコール）モノ｛（メタ）アクリレート｝、ジ（１，３−プロピレングリコール）モノ｛（メタ）アクリレート｝、トリ（１，３−プロピレングリコール）モノ｛（メタ）アクリレート｝、テトラ（１，３−プロピレングリコール）モノ｛（メタ）アクリレート｝、ペンタ（１，３−プロピレングリコール）モノ｛（メタ）アクリレート｝、ヘキサ（１，３−プロピレングリコール）モノ｛（メタ）アクリレート｝、オクタ（１，３−プロピレングリコール）モノ｛（メタ）アクリレート｝、デカ（１，３−プロピレングリコール）モノ｛（メタ）アクリレート｝、テトラデカ（１，３−プロピレングリコール）モノ｛（メタ）アクリレート｝、ドデカ（１，３−プロピレングリコール）モノ｛（メタ）アクリレート｝、オクタデカ（１，３−プロピレングリコール）モノ｛（メタ）アクリレート｝、ジ（１，２−プロピレングリコール）モノ｛（メタ）アクリレート｝、トリ（１，２−プロピレングリコール）モノ｛（メタ）アクリレート｝、テトラ（１，２−プロピレングリコール）モノ｛（メタ）アクリレート｝、ペンタ（１，２−プロピレングリコール）モノ｛（メタ）アクリレート｝、ヘキサ（１，２−プロピレングリコール）モノ｛（メタ）アクリレート｝、オクタ（１，２−プロピレングリコール）モノ｛（メタ）アクリレート｝、デカ（１，２−プロピレングリコール）モノ｛（メタ）アクリレート｝、テトラデカ（１，２−プロピレングリコール）モノ｛（メタ）アクリレート｝、ドデカ（１，２−プロピレングリコール）モノ｛（メタ）アクリレート｝、オクタデカ（１，２−プロピレングリコール）モノ｛（メタ）アクリレート｝、ジ（１，４−ブチレングリコール）モノ｛（メタ）アクリレート｝、トリ（１，４−ブチレングリコール）モノ｛（メタ）アクリレート｝、テトラ（１，４−ブチレングリコール）モノ｛（メタ）アクリレート｝、ペンタ（１，４−ブチレングリコール）モノ｛（メタ）アクリレート｝、ヘキサ（１，４−ブチレングリコール）モノ｛（メタ）アクリレート｝、オクタ（１，４−ブチレングリコール）モノ｛（メタ）アクリレート｝、デカ（１，４−ブチレングリコール）モノ｛（メタ）アクリレート｝、テトラデカ（１，４−ブチレングリコール）モノ｛（メタ）アクリレート｝、ドデカ（１，４−ブチレングリコール）モノ｛（メタ）アクリレート｝、オクタデカ（１，４−ブチレングリコール）モノ｛（メタ）アクリレート｝、ジ（１，２−ブチレングリコール）モノ｛（メタ）アクリレート｝、トリ（１，２−ブチレングリコール）モノ｛（メタ）アクリレート｝、テトラ（１，２−ブチレングリコール）モノ｛（メタ）アクリレート｝、ペンタ（１，２−ブチレングリコール）モノ｛（メタ）アクリレート｝、ヘキサ（１，２−ブチレングリコール）モノ｛（メタ）アクリレート｝、オクタ（１，２−ブチレングリコール）モノ｛（メタ）アクリレート｝、デカ（１，２−ブチレングリコール）モノ｛（メタ）アクリレート｝、テトラデカ（１，２−ブチレングリコール）モノ｛（メタ）アクリレート｝、ドデカ（１，２−ブチレングリコール）モノ｛（メタ）アクリレート｝、オクタデカ（１，２−ブチレングリコール）モノ｛（メタ）アクリレート｝、ジ（１，３−ブチレングリコール）モノ｛（メタ）アクリレート｝、トリ（１，３−ブチレングリコール）モノ｛（メタ）アクリレート｝、テトラ（１，３−ブチレングリコール）モノ｛（メタ）アクリレート｝、ペンタ（１，３−ブチレングリコール）モノ｛（メタ）アクリレート｝、ヘキサ（１，３−ブチレングリコール）モノ｛（メタ）アクリレート｝、オクタ（１，３−ブチレングリコール）モノ｛（メタ）アクリレート｝、デカ（１，３−ブチレングリコール）モノ｛（メタ）アクリレート｝、テトラデカ（１，３−ブチレングリコール）モノ｛（メタ）アクリレート｝、ドデカ（１，３−ブチレングリコール）モノ｛（メタ）アクリレート｝、オクタデカ（１，３−ブチレングリコール）モノ｛（メタ）アクリレート｝、ジ（２，３−ブチレングリコール）モノ｛（メタ）アクリレート｝、トリ（２，３−ブチレングリコール）モノ｛（メタ）アクリレート｝、テトラ（２，３−ブチレングリコール）モノ｛（メタ）アクリレート｝、ペンタ（２，３−ブチレングリコール）モノ｛（メタ）アクリレート｝、ヘキサ（２，３−ブチレングリコール）モノ｛（メタ）アクリレート｝、オクタ（２，３−ブチレングリコール）モノ｛（メタ）アクリレート｝、デカ（２，３−ブチレングリコール）モノ｛（メタ）アクリレート｝、テトラデカ（２，３−ブチレングリコール）モノ｛（メタ）アクリレート｝、ドデカ（２，３−ブチレングリコール）モノ｛（メタ）アクリレート｝、オクタデカ（２，３−ブチレングリコール）モノ｛（メタ）アクリレート｝、ジ（１，５−ペンチレングリコール）モノ｛（メタ）アクリレート｝、トリ（１，５−ペンチレングリコール）モノ｛（メタ）アクリレート｝、テトラ（１，５−ペンチレングリコール）モノ｛（メタ）アクリレート｝、ペンタ（１，５−ペンチレングリコール）モノ｛（メタ）アクリレート｝、ヘキサ（１，５−ペンチレングリコール）モノ｛（メタ）アクリレート｝、オクタ（１，５−ペンチレングリコール）モノ｛（メタ）アクリレート｝、デカ（１，５−ペンチレングリコール）モノ｛（メタ）アクリレート｝、テトラデカ（１，５−ペンチレングリコール）モノ｛（メタ）アクリレート｝、ドデカ（１，５−ペンチレングリコール）モノ｛（メタ）アクリレート｝、オクタデカ（１，５−ペンチレングリコール）モノ｛（メタ）アクリレート｝、ジ（１，６−ヘキシレングリコール）モノ｛（メタ）アクリレート｝、トリ（１，６−ヘキシレングリコール）モノ｛（メタ）アクリレート｝、テトラ（１，６−ヘキシレングリコール）モノ｛（メタ）アクリレート｝、ペンタ（１，６−ヘキシレングリコール）モノ｛（メタ）アクリレート｝、ヘキサ（１，６−ヘキシレングリコール）モノ｛（メタ）アクリレート｝、オクタ（１，６−ヘキシレングリコール）モノ｛（メタ）アクリレート｝、デカ（１，６−ヘキシレングリコール）モノ｛（メタ）アクリレート｝、ドデカ（１，６−ヘキシレングリコール）モノ｛（メタ）アクリレート｝、テトラデカ（１，６−ヘキシレングリコール）モノ｛（メタ）アクリレート｝、オクタデカ（１，６−ヘキシレングリコール）モノ｛（メタ）アクリレート｝、モノ｛（メタ）アクリロイルチオエチル｝エチレングリコール、モノ｛（メタ）アクリロイルチオエチル｝−ジ（エチレングリコール）、モノ｛（メタ）アクリロイルチオエチル｝−トリ（エチレングリコール）、モノ｛（メタ）アクリロイルチオエチル｝−テトラ（エチレングリコール）、モノ｛（メタ）アクリロイルチオエチル｝−ペンタ（エチレングリコール）、モノ｛（メタ）アクリロイルチオエチル｝−ヘキサ（エチレングリコール）、モノ｛（メタ）アクリロイルチオエチル｝−オクタ（エチレングリコール）、モノ｛（メタ）アクリロイルチオエチル｝−デカ（エチレングリコール）、モノ｛（メタ）アクリロイルチオエチル｝−ドデカ（エチレングリコール）、モノ｛（メタ）アクリロイルチオエチル｝−テトラデカ（エチレングリコール）、モノ｛（メタ）アクリロイルチオエチル｝−オクタデカ（エチレングリコール）、モノ｛１−（メタ）アクリロイルチオ−２−プロピルエチル｝エチレングリコール、モノ｛１−（メタ）アクリロイルチオ−２−プロピルエチル｝−ジ（エチレングリコール）、モノ｛１−（メタ）アクリロイルチオ−２−プロピルエチル｝−トリ（エチレングリコール）、モノ｛１−（メタ）アクリロイルチオ−２−プロピルエチル｝−テトラ（エチレングリコール）、モノ｛１−（メタ）アクリロイルチオ−２−プロピルエチル｝−ペンタ（エチレングリコール）、モノ｛１−（メタ）アクリロイルチオ−２−プロピルエチル｝−ヘキサ（エチレングリコール）、モノ｛１−（メタ）アクリロイルチオ−２−プロピルエチル｝−オクタ（エチレングリコール）、モノ｛１−（メタ）アクリロイルチオ−２−プロピルエチル｝−デカ（エチレングリコール）、モノ｛１−（メタ）アクリロイルチオ−２−プロピルエチル｝−ドデカ（エチレングリコール）、モノ｛１−（メタ）アクリロイルチオ−２−プロピルエチル｝−テトラデカ（エチレングリコール）、モノ｛１−（メタ）アクリロイルチオ−２−プロピルエチル｝−オクタデカ（エチレングリコール）、モノ｛１−（メタ）アクリロイルチオ−３−プロピルエチル｝エチレングリコール、モノ｛１−（メタ）アクリロイルチオ−３−プロピルエチル｝−ジ（エチレングリコール）、モノ｛１−（メタ）アクリロイルチオ−３−プロピルエチル｝−トリ（エチレングリコール）、モノ｛１−（メタ）アクリロイルチオ−３−プロピルエチル｝−テトラ（エチレングリコール）、モノ｛１−（メタ）アクリロイルチオ−３−プロピルエチル｝−ペンタ（エチレングリコール）、モノ｛１−（メタ）アクリロイルチオ−３−プロピルエチル｝−ヘキサ（エチレングリコール）、モノ｛１−（メタ）アクリロイルチオ−３−プロピルエチル｝−オクタ（エチレングリコール）、モノ｛１−（メタ）アクリロイルチオ−３−プロピルエチル｝−デカ（エチレングリコール）、モノ｛１−（メタ）アクリロイルチオ−３−プロピルエチル｝−ドデカ（エチレングリコール）、モノ｛１−（メタ）アクリロイルチオ−３−プロピルエチル｝−テトラデカ（エチレングリコール）、
モノ｛１−（メタ）アクリロイルチオ−３−プロピルエチル｝−オクタデカ（エチレングリコール）、モノ｛１−（メタ）アクリロイルチオ−４−ブチルエチル｝エチレングリコール、モノ｛１−（メタ）アクリロイルチオ−４−ブチルエチル｝−ジ（エチレングリコール）、モノ｛１−（メタ）アクリロイルチオ−４−ブチルエチル｝−トリ（エチレングリコール）、モノ｛１−（メタ）アクリロイルチオ−４−ブチルエチル｝−テトラ（エチレングリコール）、モノ｛１−（メタ）アクリロイルチオ−４−ブチルエチル｝−ペンタ（エチレングリコール）、モノ｛１−（メタ）アクリロイルチオ−４−ブチルエチル｝−ヘキサ（エチレングリコール）、モノ｛１−（メタ）アクリロイルチオ−４−ブチルエチル｝−オクタ（エチレングリコール）、モノ｛１−（メタ）アクリロイルチオ−４−ブチルエチル｝−デカ（エチレングリコール）、モノ｛１−（メタ）アクリロイルチオ−４−ブチルエチル｝−ドデカ（エチレングリコール）、モノ｛１−（メタ）アクリロイルチオ−４−ブチルエチル｝−テトラデカ（エチレングリコール）、モノ｛１−（メタ）アクリロイルチオ−４−ブチルエチル｝−オクタデカ（エチレングリコール）、モノ｛（メタ）アクリルアミドエチル｝エチレングリコール、モノ｛（メタ）アクリルアミドエチル｝−ジ（エチレングリコール）、モノ｛（メタ）アクリルアミドエチル｝−トリ（エチレングリコール）、モノ｛（メタ）アクリルアミドエチル｝−テトラ（エチレングリコール）、モノ｛（メタ）アクリルアミドエチル｝−ペンタ（エチレングリコール）、モノ｛（メタ）アクリルアミドエチル｝−ヘキサ（エチレングリコール）、モノ｛（メタ）アクリルアミドエチル｝−オクタ（エチレングリコール）、モノ｛（メタ）アクリルアミドエチル｝−デカ（エチレングリコール）、モノ｛（メタ）アクリルアミドエチル｝−ドデカ（エチレングリコール）、モノ｛（メタ）アクリルアミドエチル｝−テトラデカ（エチレングリコール）、モノ｛（メタ）アクリルアミドエチル｝−オクタデカ（エチレングリコール）、モノ｛１−（メタ）アクリルアミド２−プロピルエチル｝エチレングリコール、モノ｛１−（メタ）アクリルアミド２−プロピルエチル｝−ジ（エチレングリコール）、モノ｛１−（メタ）アクリルアミド２−プロピルエチル｝−トリ（エチレングリコール）、モノ｛１−（メタ）アクリルアミド２−プロピルエチル｝−テトラ（エチレングリコール）、モノ｛１−（メタ）アクリルアミド２−プロピルエチル｝−ペンタ（エチレングリコール）、モノ｛１−（メタ）アクリルアミド２−プロピルエチル｝−ヘキサ（エチレングリコール）、モノ｛１−（メタ）アクリルアミド２−プロピルエチル｝−オクタ（エチレングリコール）、モノ｛１−（メタ）アクリルアミド２−プロピルエチル｝−デカ（エチレングリコール）、モノ｛１−（メタ）アクリルアミド２−プロピルエチル｝−ドデカ（エチレングリコール）、モノ｛１−（メタ）アクリルアミド２−プロピルエチル｝−テトラデカ（エチレングリコール）、モノ｛１−（メタ）アクリルアミド２−プロピルエチル｝−オクタデカ（エチレングリコール）、モノ｛１−（メタ）アクリルアミド３−プロピルエチル｝エチレングリコール、モノ｛１−（メタ）アクリルアミド３−プロピルエチル｝−ジ（エチレングリコール）、モノ｛１−（メタ）アクリルアミド３−プロピルエチル｝−トリ（エチレングリコール）、モノ｛１−（メタ）アクリルアミド３−プロピルエチル｝−テトラ（エチレングリコール）、モノ｛１−（メタ）アクリルアミド３−プロピルエチル｝−ペンタ（エチレングリコール）、モノ｛１−（メタ）アクリルアミド３−プロピルエチル｝−ヘキサ（エチレングリコール）、モノ｛１−（メタ）アクリルアミド３−プロピルエチル｝−オクタ（エチレングリコール）、モノ｛１−（メタ）アクリルアミド３−プロピルエチル｝−デカ（エチレングリコール）、モノ｛１−（メタ）アクリルアミド３−プロピルエチル｝−ドデカ（エチレングリコール）、モノ｛１−（メタ）アクリルアミド３−プロピルエチル｝−テトラデカ（エチレングリコール）、モノ｛１−（メタ）アクリルアミド３−プロピルエチル｝−オクタデカ（エチレングリコール）、モノ｛１−（メタ）アクリルアミド４−ブチルエチル｝エチレングリコール、モノ｛１−（メタ）アクリルアミド４−ブチルエチル｝−ジ（エチレングリコール）、モノ｛１−（メタ）アクリルアミド４−ブチルエチル｝−トリ（エチレングリコール）、モノ｛１−（メタ）アクリルアミド４−ブチルエチル｝−テトラ（エチレングリコール）、モノ｛１−（メタ）アクリルアミド４−ブチルエチル｝−ペンタ（エチレングリコール）、モノ｛１−（メタ）アクリルアミド４−ブチルエチル｝−ヘキサ（エチレングリコール）、モノ｛１−（メタ）アクリルアミド４−ブチルエチル｝−オクタ（エチレングリコール）、モノ｛１−（メタ）アクリルアミド４−ブチルエチル｝−デカ（エチレングリコール）、モノ｛１−（メタ）アクリルアミド４−ブチルエチル｝−ドデカ（エチレングリコール）、モノ｛１−（メタ）アクリルアミド４−ブチルエチル｝−テトラデカ（エチレングリコール）、モノ｛１−（メタ）アクリルアミド４−ブチルエチル｝−オクタデカ（エチレングリコール）、５−｛（メタ）アクリロイルオキシ｝−３−チアペンチルアルコール、８−｛（メタ）アクリロイルオキシ｝−３，６−ジチアオクチルアルコール、５−｛（メタ）アクリロイルチオ｝−３−チアペンチルアルコール、８−｛（メタ）アクリロイルチオ｝−３，６−ジチアオクチルアルコール、５−｛（メタ）アクリルアミド｝−３−チアペンチルアルコール、８−｛（メタ）アクリルアミド｝−３，６−ジチアオクチルアルコールなど挙げられる。
【０２２４】
【化５５】
2016143778.tif 000057
【０２２５】
上記式（Ｉｐ）中、ｒは水素原子またはメチル基を表す。
【０２２６】
上記一般式（Ｉｐ）で表される化合物としては、Ｎ−（メタ）アクリロイル−ジエタノールアミンが挙げられる。
【０２２７】
【化５６】
2016143778.tif 000058
【０２２８】
上記式（Ｉｑ）中、Ｘ1は、−Ｏ−，−Ｓ−，−ＮＨ−，または−ＮＣＨ3−を表し、Ｘ3およびＸ4は−ＣＨ２−、−ＣＨ（ＯＨ）−、または−ＣＯ−を表し、ｒは水素原子またはメチル基を表し、ｒ1〜ｒ4は、それぞれ独立して、水素原子、メチル基、エチル基、または水酸基を表し、ｍ１は０〜１０の整数を表し、ｎ１は０〜１００の整数を表し、ｎ３０は０〜３の整数を表し、ｎ５０は０〜５の整数を表す。なお、ｎ１が２以上の場合は、ｒ1同士〜ｒ4同士、およびＸ1同士は、互いに同一でも異なってもよく、ｎ30が２以上の場合、Ｘ3同士は同一でも異なっていてもよく、ｎ50が２以上の場合、Ｘ4同士は同一でも異なってもよい。
【０２２９】
上記一般式（Ｉｑ）で表される化合物としては、例えば、リボース（メタ）アクリレート、アスコルビン酸−（メタ）アクリレート、キシロース−（メタ）アクリレート、ソルビタン−（メタ）アクリレート、グルコース−（メタ）アクリレート、グルコノ−１，５−ラクトン−（メタ）アクリレート、リボース（メタ）アクリロイルオキシエチル、アスコルビン酸−（メタ）アクリロイルオキシエチル、キシロース−（メタ）アクリロイルオキシエチル、ソルビタン−（メタ）アクリロイルオキシエチル、グルコース−（メタ）アクリロイルオキシエチル、グルコノ−１，５−ラクトン−（メタ）アクリロイルオキシエチル、リボース（メタ）アクリロイルオキシ−１，２−プロピル、アスコルビン酸−（メタ）アクリロイルオキシ−１，２−プロピル、キシロース−（メタ）アクリロイルオキシ−１，２−プロピル、ソルビタン−（メタ）アクリロイルオキシ−１，２−プロピル、グルコース−（メタ）アクリロイルオキシ−１，２−プロピル、グルコノ−１，５−ラクトン−（メタ）アクリロイルオキシ−１，２−プロピル、リボース（メタ）アクリロイルオキシ−２−ヒドロキシ−１，３−プロピル、アスコルビン酸−（メタ）アクリロイルオキシ−２−ヒドロキシ−１，３−プロピル、キシロース−（メタ）アクリロイルオキシ−２−ヒドロキシ−１，３−プロピル、ソルビタン−（メタ）アクリロイルオキシ−２−ヒドロキシ−１，３−プロピル、グルコース−（メタ）アクリロイルオキシ−２−ヒドロキシ−１，３−プロピル、グルコノ−１，５−ラクトン−（メタ）アクリロイルオキシ−２−ヒドロキシ−１，３−プロピル、リボース（メタ）アクリロイルオキシ−３−オキサペンチル、アスコルビン酸−（メタ）アクリロイルオキシ−３−オキサペンチル、キシロース−（メタ）アクリロイルオキシ−３−オキサペンチル、ソルビタン−（メタ）アクリロイルオキシ−３−オキサペンチル、グルコース−（メタ）アクリロイルオキシ−３−オキサペンチル、グルコノ−１，５−ラクトン−（メタ）アクリロイルオキシ−３−オキサペンチル、およびそれらのエチレンオキサイド付加物、プロピレンオキサイド付加物、およびブチロラクトン付加物などが挙げられる。
【０２３０】
上記水酸基を有する化合物の中でも、一般式（Ｉｍ）〜（Ｉｎ）で表される化合物がより好ましく、一般式（Ｉｍ）で表される化合物がさらに好ましく、一般式（Ｉｍ−２）で表される化合物が特に好ましい。
【０２３１】
上記重合性組成物（Ｂ）には、後述するように界面活性剤（ＩＩＩ）が含まれるため表面に水酸基を有する化合物を傾斜させた高親水性膜を形成できることができるが、 界面活性剤を利用した重合性組成物（Ｂ）を用いる場合であっても、上記化合物（Ｉ’）としては親水基として、アニオン性親水基およびカチオン性親水基を有しているものが好ましく、アニオン性親水基を有しているものがより好ましい傾向にある。
【０２３２】
上記化合物（Ｉ’）の分子量は、通常７２〜１８,０００、好ましくは７２〜３，０００、より好ましくは７２〜１０００である。
【０２３３】
上記化合物（Ｉ’）は１種単独で用いてもよいし、２種以上混合して用いてもよい。なお、本発明の組成物（Ｂ）には上記化合物（Ｉ’）が含まれるが、上記化合物（Ｉ’）の少なくとも一部が反応してオリゴマーの形になって上記組成物に含まれていてもよい。なお、ここでいうオリゴマーとは上記化合物（Ｉ’）から形成される繰り返し単位を通常２〜２０含むものである。
【０２３４】
上記化合物（Ｉ’）は公知の方法または公知に準ずる方法により製造できる。また、上記化合物（Ｉ）は市販品としても入手できる。
【０２３５】
重合性組成物（Ａ）または（Ｂ）に含まれる化合物（ＩＩ）は、重合性炭素−炭素二重結合を有する官能基を２つ以上有することを特徴とする。ただし、化合物（ＩＩ）は、水酸基は有してもよいが、アニオン性親水基、およびカチオン性親水基はいずれも有さない。このような化合物が含まれた組成物を重合することにより、十分に架橋した硬化物が得られ得る。
【０２３６】
重合性炭素−炭素二重結合を有する官能基としては、化合物（Ｉ）に含まれる得る重合性炭素−炭素二重結合を有する官能基として例示された基と同様の基が挙げられる。これら基の中でも、（メタ）アクリロイル基が好ましい。
【０２３７】
上記（メタ）アクリロイル基としては、（メタ）アクリロイルオキシ基、（メタ）アクリロイルチオ基、および（メタ）アクリルアミド基等が挙げられる。これら（メタ）アクリロイル基の中でも、（メタ）アクリロイルオキシ基および（メタ）アクリロイルチオ基が好ましい。
【０２３８】
上記化合物（ＩＩ）の中でも、１個以上の水酸基と２個以上の（メタ）アクリロイル基とを有する化合物、エーテル結合およびチオエーテル結合から選ばれる１個以上の結合と２個以上の（メタ）アクリロイル基とを有する化合物、１個以上のエステル結合（ただし、（メタ）アクリロイル基と直接結合した部分のエステル結合を除く。）と２個以上の（メタ）アクリロイル基とを有する化合物、脂環族基および芳香族基から選ばれる１個以上の基と２個以上の（メタ）アクリロイル基とを有する化合物、１個以上のヘテロ環と２個以上の（メタ）アクリロイル基とを有する化合物が好ましい。
【０２３９】
上記化合物（ＩＩ）のとしては、例えば、
エチレングリコールジ（メタ）アクリレート、１，２−プロパンジオールジ（メタ）アクリレート、１，３−プロパンジオールジ（メタ）アクリレート、１，４−ブタンジオールジ（メタ）アクリレート、１，６−ヘキサンジオールジ（メタ）アクリレート、１，９−ノナンジオールジ（メタ）アクリレート、１，１０−デカンジオールジ（メタ）アクリレート、ネオペンチルグリコールジ（メタ）アクリレート、２−メチル−１，８−オクタンジオールジ（メタ）アクリレート、２−ブチル−２−エチル−１，３−プロパンジオールジ（メタ）アクリレート、１，２−ビス｛３−（メタ）アクリロイルオキシ−２−ヒドロキシ−プロピルオキシ｝エタン、１，２−ビス｛３−（メタ）アクリロイルオキシ−２−ヒドロキシ−プロピルオキシ｝プロパン、１，３−ビス｛３−（メタ）アクリロイルオキシ−２−ヒドロキシ−プロピルオキシ｝プロパン、１，４−ビス｛３−（メタ）アクリロイルオキシ−２−ヒドロキシ−プロピルオキシ｝プタン、１，６−ビス｛３−（メタ）アクリロイルオキシ−２−ヒドロキシ−プロピルオキシ｝ヘキサン；
ネオペンチルグリコールヒドロキシピバリン酸ジ（メタ）アクリレート；
ポリエチレングリコールジ（メタ）アクリレート、１，２−ポリプロピレングリコールジ（メタ）アクリレート、１，３−ポリプロピレングリコールジ（メタ）アクリレート、１，４−ポリブチレングリコールジ（メタ）アクリレート、ポリエチレングリコール−ビス｛３−（メタ）アクリロイルオキシ−２−ヒドロキシ−プロピル｝エーテル、１，２−ポリプロピレングリコール−ビス｛３−（メタ）アクリロイルオキシ−２−ヒドロキシ−プロピル｝エーテル；
１，２−ポリプロピレングリコール−ビス｛（メタ）アクリロイル−ポリ（オキシエチレン）｝エーテル；
１，３−ポリプロピレングリコールジ（メタ）アクリレート、１，４−ポリブチレングリコールジ（メタ）アクリレート、１，４−ポリブチレングリコール−ビス｛３−（メタ）アクリロイルオキシ−２−ヒドロキシ−プロピル｝エーテルなどが挙げられる。
【０２４０】
また上記化合物（ＩＩ）のとしては、例えば、
ビス｛２−（メタ）アクリロイルチオ−エチル｝スルフィド、ビス｛５−（メタ）アクリロイルチオ−３−チアペンチル｝スルフィド；
シクロヘキサンジオールジ（メタ）アクリレート、ビス｛（メタ）アクリロイルオキシ−メチル｝シクロヘキサン、ビス｛７−（メタ）アクリロイルオキシ−２，５−ジオキサヘプチル｝シクロヘキサン、ビス｛（メタ）アクリロイルオキシ−ポリ（エチレンオキシ）−メチル｝シクロヘキサン；
トリシクロデカンジメタノールジ（メタ）アクリレート；
２−プロペノイックアシッド｛２−（１，１，−ジメチル−２−｛（１−オキソ−２−プロペニル）オキシ｝エチル）−５−エチル−１，３−ジオキサン−５−イル｝メチルエステル（日本化薬社製，商品名「ＫＡＹＡＲＡＤ Ｒ−６０４」）；
Ｎ，Ｎ’，Ｎ”−トリス｛２−（メタ）アクリロイルオキシ−エチル｝イソシアヌレート；
キシリレンジオールジ（メタ）アクリレート、ビス｛７−（メタ）アクリロイルオキシ−２，５−ジオキサヘプチル｝ベンゼン、ビス｛（メタ）アクリロイルオキシ−ポリ（エチレンオキシ）−メチル｝ベンゼン；
ビスフェノールＡジ（メタ）アクリレート、ビス｛（メタ）アクリロイル−オキシエチル｝ビスフェノールＡ、ビス｛（メタ）アクリロイル−オキシプロピル｝ビスフェノールＡ、ビス｛（メタ）アクリロイル−ポリ（オキシエチレン）｝ビスフェノールＡ、ビス｛（メタ）アクリロイル−ポリ（オキシ−１，２−プロピレン）｝ビスフェノールＡ、ビス｛３−（メタ）アクリロイルオキシ−２−ヒドロキシ−プロピル｝ビスフェノールＡ、ビス｛３−（メタ）アクリロイルオキシ−２−ヒドロキシ−プロピルーオキシエチル｝ビスフェノールＡ、ビス｛３−（メタ）アクリロイルオキシ−２−ヒドロキシ−プロピル−オキシプロピル｝ビスフェノールＡ、ビス｛３−（メタ）アクリロイルオキシ−２−ヒドロキシ−プロピル−ポリ（オキシエチレン）｝ビスフェノールＡ、ビス｛３−（メタ）アクリロイルオキシ−２−ヒドロキシ−プロピル−ポリ（オキシ−１，２−プロピレン）｝ビスフェノールＡ；
ビス｛（メタ）アクリロイル−オキシエチル−オキシプロピル｝ビスフェノールＡ、ビス｛（メタ）アクリロイルポリ（オキシエチレン）−ポリ（オキシ−１，２−プロピレン）｝ビスフェノールＡ；
ナフタレンジオールジ（メタ）アクリレート、ビス｛３−（メタ）アクリロイルオキシ−２−ヒドロキシ−プロピル−オキシ｝ナフタレン；
９，９−フルオレンジオールジ（メタ）アクリレート、９，９−ビス｛４−（２−（メタ）アクリロイルオキシ−エチル−オキシ）｝フルオレン、９，９−ビス｛３−フェニル−４−（メタ）アクリロイルオキシ−ポリ（エチレンオキシ）｝フルオレン；などが挙げられる。
【０２４１】
さらに上記化合物（ＩＩ）のとしては、例えば、
フェノールノボラック型エポキシ（メタ）アクリレート（新中村化学製，商品名「ＮＫオリゴ ＥＡ−６３２０，ＥＡ−７１２０，ＥＡ−７４２０」）；
グリセリン−１，３−ジ（メタ）アクリレート、１−アクリロイルオキシ−２−ヒドロキシ−３−メタクリロイルオキシ−プロパン、２，６，１０−トリヒドロキシ−４，８−ジオキサウンデカン−１，１１−ジ（メタ）アクリレート、１，３−ビス｛３−（メタ）アクリロイルオキシ−２−ヒドロキシ−プロピル−オキシ｝−２−ヒドロキシプロパン、１，２，３−トリス｛３−（メタ）アクリロイルオキシ−２−ヒドロキシ−プロピル−オキシ｝プロパン、１，２，３−トリス｛２−（メタ）アクリロイルオキシ−エチル−オキシ｝プロパン、１，２，３−トリス｛２−（メタ）アクリロイルオキシ−プロピル−オキシ｝プロパン、１，２，３−トリス｛（メタ）アクリロイルオキシ−ポリ（１，２−エチレンオキシ）｝プロパン、１，２，３−トリス｛（メタ）アクリロイルオキシ−ポリ（１，２−プロピレンオキシ）｝プロパン、１，２，３−トリス｛（メタ）アクリロイルオキシ−ポリ（１，３−プロピレンオキシ）｝プロパン；
トリメチロールプロパントリ（メタ）アクリレート、トリメチロールプロパン−トリス｛（メタ）アクリロイルオキシ−エチル−オキシ｝エーテル、トリメチロールプロパン−トリス｛２−（メタ）アクリロイルオキシ−プロピル−オキシ｝エーテル、トリメチロールプロパン−トリス｛（メタ）アクリロイルオキシ−ポリ（エチレンオキシ）｝エーテル、トリメチロールプロパン−トリス｛（メタ）アクリロイルオキシ−ポリ（１，２−プロピレンオキシ）｝エーテル、ペンタエリスリトールトリ（メタ）アクリレート、ペンタエリスリトールテトラ（メタ）アクリレート、ペンタエリスリトール−テトラキス｛（メタ）アクリロイルオキシ−エチル−オキシ｝エーテル、ペンタエリスリトール−テトラキス｛２−（メタ）アクリロイルオキシ−プロピル−オキシ｝エーテル、ペンタエリスリトール−テトラキス｛（メタ）アクリロイルオキシ−ポリ（エチレンオキシ）｝エーテル、ペンタエリスリトール−テトラキス｛（メタ）アクリロイルオキシ−ポリ（１，２−プロピレンオキシ）｝エーテル；
ジトリメチロールプロパンテトラ（メタ）アクリレート、ジトリメチロールプロパン−テトラキス｛（メタ）アクリロイルオキシ−エチル−オキシ｝エーテル、ジトリメチロールプロパン−テトラキス｛２−（メタ）アクリロイルオキシ−プロピル−オキシ｝エーテル、ジトリメチロールプロパン−テトラキス｛（メタ）アクリロイルオキシ−ポリ（エチレンオキシ）｝エーテル、ジトリメチロールプロパン−テトラキス｛（メタ）アクリロイルオキシ−ポリ（１，２−プロピレンオキシ）｝エーテル、ジペンタエリスリトールペンタ（メタ）アクリレート、ジペンタエリスリトールヘキサ（メタ）アクリレート、ジペンタエリスリトール−ヘキサ｛（メタ）アクリロイルオキシ−エチル−オキシ｝エーテル、ジペンタエリスリトール−ヘキサ｛２−（メタ）アクリロイルオキシ−プロピル−オキシ｝エーテル、ジペンタエリスリトール−ヘキサ｛（メタ）アクリロイルオキシ−ポリ（エチレンオキシ）｝エーテル、ジペンタエリスリトール−ヘキサ｛（メタ）アクリロイルオキシ−ポリ（１，２−プロピレンオキシ）｝エーテル；等が挙げられる。
【０２４２】
加えて、上記化合物（ＩＩ）のとしては、例えば、
２−ヒドロキシエチル（メタ）アクリレート、２−ヒドロキシプロピル（メタ）アクリレート、３−ヒドロキシプロピル（メタ）アクリレート、または４−ヒドロキシブチル（メタ）アクリレートとヘキサメチレンジイソシアナートとのウレタン反応物；
２−ヒドロキシエチル（メタ）アクリレート、２−ヒドロキシプロピル（メタ）アクリレート、３−ヒドロキシプロピル（メタ）アクリレート、または４−ヒドロキシブチル（メタ）アクリレートとイソホロンジイソシアナートとのウレタン反応物；
２−ヒドロキシエチル（メタ）アクリレート、２−ヒドロキシプロピル（メタ）アクリレート、３−ヒドロキシプロピル（メタ）アクリレート、または４−ヒドロキシブチル（メタ）アクリレートとビス（イソシアナトメチル）ノルボルナンとのウレタン反応物；
２−ヒドロキシエチル（メタ）アクリレート、２−ヒドロキシプロピル（メタ）アクリレート、３−ヒドロキシプロピル（メタ）アクリレート、または４−ヒドロキシブチル（メタ）アクリレートとノルビス（４−イソシアナトシクロヘキシル）メタンとのウレタン反応物；
２−ヒドロキシエチル（メタ）アクリレート、２−ヒドロキシプロピル（メタ）アクリレート、３−ヒドロキシプロピル（メタ）アクリレート、または４−ヒドロキシブチル（メタ）アクリレートと１，３−ビス（イソシアナトメチル）シクロヘキサンとのウレタン反応物；
２−ヒドロキシエチル（メタ）アクリレート、２−ヒドロキシプロピル（メタ）アクリレート、３−ヒドロキシプロピル（メタ）アクリレート、または４−ヒドロキシブチル（メタ）アクリレートとｍ−キシリレンジイソシアナートとのウレタン反応物；等が挙げられる。
【０２４３】
上記化合物（ＩＩ）は１種単独で用いてもよいし、２種以上混合して用いてもよい。また、これら化合物（ＩＩ）は、公知の方法、または公知の方法に準ずる方法により製造できるが、市販品として入手することもできる。
【０２４４】
化合物（Ｉ）および化合物（ＩＩ）の配合比率は、化合物（Ｉ）および化合物（ＩＩ）の重量に対して、化合物（Ｉ）が０．１〜５０重量％、化合物（ＩＩ）が９９．９〜５０重量％含まれていることが好ましく、化合物（Ｉ）が０．３〜３０重量％、化合物（ＩＩ）が９９．７〜７０重量％含まれていることがより好ましく、化合物（Ｉ）が０．５〜２０重量％、化合物（ＩＩ）が９９．５〜８０重量％含まれていることがさらに好ましい。
【０２４５】
上記重合性組成物（Ｂ）には、上記化合物（Ｉ'）および化合物（ＩＩ）に加えて、アニオン性親水基、カチオン性親水基、または２つ以上の水酸基を有する親水部、および有機残基からなる疎水部を有する界面活性剤（ＩＩＩ）が含まれている。このような界面活性剤を含む組成物を重合することにより、上記化合物（Ｉ'）に由来する親水基が硬化物の表面に濃縮されやすくなり、単層膜の表面に親水基が傾斜しやすくなる。なお、上記重合性組成物（Ａ）にも、界面活性剤（ＩＩＩ）は含まれていてもよい。
【０２４６】
化合物(ＩＩＩ)を含む重合性組成物を硬化することにより、溶剤なしで化合物（Ｉ’）に由来する親水基が、単層膜の表面へ偏析（傾斜化）することが可能となり、より幅広い条件で高親水性の単層膜が得られるようになるとともに、化合物（Ｉ'）または化合物（Ｉ）と化合物（ＩＩ）との分離を抑制する相溶効果と思われる効果により、単層膜の透明性も相対的に高められる。また、極性溶剤の蒸発に同伴させて表面に偏析（傾斜化）させる従来の方法（例えば、国際公開２００７／０６４００３号公報）では傾斜化できなかった一般的な親水性の重合性化合物（例えば、国際公開２００７／０６４００３号公報で請求項に記載された範囲の化合物を除く親水性重合性化合物）を含む組成物からも、化合物(ＩＩＩ)を含むことにより、親水基が表面に偏在（傾斜化）した親水性の硬化物が得られるようになる。また、上記公報の記載の親水性化合物を含む組成物からは、より表面に親水基が偏析（傾斜化）した、より高い親水性の単層膜が得られる傾向になる。さらに、従来では傾斜化が困難だった溶解パラメーター（ＳＰ値）が９．１（ｃａｌ／ｃｍ3）1/2未満の低極性溶剤を使用しても、比較的容易に表面に親水基が偏析（傾斜化）した親水性の硬化物が得られるようになる。したがって、これらの硬化物からなる高い親水性と透明性を有する単層膜およびその単層膜が積層された高親水性の積層体が従来よりも容易に幅広い材料で得られるようになった。
【０２４７】
上記界面活性剤（ＩＩＩ）の中でも、下記一般式（３００）で表される化合物が好ましい。
【０２４８】
【化５７】
2016143778.tif 000059
【０２４９】
上記式（３００）中、Ｒは炭素数４〜１００の有機残基を表し、ＦＧはアニオン性親水基、カチオン性親水基、および水酸基から選ばれる少なくとも１つの基を含む親水基を表し、ｎはＦＧに結合するＲの数であり、１または２を表し、ｎ０はＲに結合するＦＧの数であり、１〜５の整数を表し、ＦＧが水酸基を１つ含む基である場合にはｎ０は２〜５の整数を表す。
【０２５０】
上記ＦＧとなる、アニオン性親水基を含む基としては、例えば、下記一般式（３０１）〜（３０８）で表される親水基が挙げられる。
【０２５１】
【化５８】
2016143778.tif 000060
【０２５２】
上記式（３０１）中、Ｍは水素原子、アルカリ金属、１／２原子のアルカリ土類金属、またはアンモニウムイオンを表し、＃３は式（３００）のＲに含まれる炭素原子に結合する結合手を表す。
【０２５３】
ＦＧが一般式（３０１）で表される界面活性剤の中では、スルホコハク酸エステル系界面活性剤が比較的好ましく、スルホコハク酸エステル系界面活性剤としては、例えば、モノ（メチル）スルホコハク酸エステル・ジナトリウム、モノ（エチル）スルホコハク酸エステル・ジナトリウム、モノ（プロピル）スルホコハク酸エステル・ジナトリウム、モノ（ブチル）スルホコハク酸エステル、モノ（ブチル）スルホコハク酸エステル・ジナトリウム、モノ（ブチル）スルホコハク酸エステル・ジカリウム、モノ（ブチル）スルホコハク酸エステル・ジアンモニウム、モノ（ブチル）スルホコハク酸エステル・マグネシウム、モノ（ブチル）スルホコハク酸エステル・カルシウム、モノ（ペンチル）スルホコハク酸エステル・ジナトリウム、モノ（ヘキシル）スルホコハク酸エステル・ジナトリウム、モノ（ヘプチル）スルホコハク酸エステル・ジナトリウム、モノ（オクチル）スルホコハク酸エステル、モノ（オクチル）スルホコハク酸エステル・ジナトリウム、モノ（オクチル）スルホコハク酸エステル・ジカリウム、モノ（オクチル）スルホコハク酸エステル・ジアンモニウム、モノ（オクチル）スルホコハク酸エステル・マグネシウム、モノ（オクチル）スルホコハク酸エステル・カルシウム、（ノニル）スルホコハク酸エステル、モノ（ノニル）スルホコハク酸エステル・ジナトリウム、モノ（ノニル）スルホコハク酸エステル・ジカリウム、モノ（ノニル）スルホコハク酸エステル・ジアンモニウム、モノ（ノニル）スルホコハク酸エステル・マグネシウム、モノ（ノニル）スルホコハク酸エステル・カルシウム、モノ（デシル）スルホコハク酸エステル・ジナトリウム、モノ（ウンデシル）スルホコハク酸エステル・ジナトリウム、モノ（ドデシル）スルホコハク酸エステル、モノ（ドデシル）スルホコハク酸エステル・ジナトリウム、モノ（ドデシル）スルホコハク酸エステル・ジカリウム、モノ（ドデシル）スルホコハク酸エステル・ジアンモニウム、モノ（ドデシル）スルホコハク酸エステル・マグネシウム、モノ（ドデシル）スルホコハク酸エステル・カルシウム、モノ（トリデシル）スルホコハク酸エステル、モノ（トリデシル）スルホコハク酸エステル・ジナトリウム、モノ（トリデシル）スルホコハク酸エステル・ジカリウム、モノ（トリデシル）スルホコハク酸エステル・ジアンモニウム、モノ（トリデシル）スルホコハク酸エステル・マグネシウム、モノ（トリデシル）スルホコハク酸エステル・カルシウム、モノ（テトラデシル）スルホコハク酸エステル、モノ（テトラデシル）スルホコハク酸エステル・ジナトリウム、モノ（テトラデシル）スルホコハク酸エステル・ジカリウム、モノ（テトラデシル）スルホコハク酸エステル・ジアンモニウム、モノ（テトラデシル）スルホコハク酸エステル・マグネシウム、モノ（テトラデシル）スルホコハク酸エステル・カルシウム、モノ（ペンタデシル）スルホコハク酸エステル・ジナトリウム、モノ（ヘキサデシル）スルホコハク酸エステル、モノ（ヘキサデシル）スルホコハク酸エステル・ジナトリウム、モノ（ヘキサデシル）スルホコハク酸エステル・ジカリウム、モノ（ヘキサデシル）スルホコハク酸エステル・ジアンモニウム、モノ（ヘキサデシル）スルホコハク酸エステル・マグネシウム、モノ（ヘキサデシル）スルホコハク酸エステル・カルシウム、モノ（ヘプタデシル）スルホコハク酸エステル・ジナトリウム、モノ（オクタデシル）スルホコハク酸エステル、モノ（オクタデシル）スルホコハク酸エステル・ジナトリウム、モノ（オクタデシル）スルホコハク酸エステル・ジカリウム、モノ（オクタデシル）スルホコハク酸エステル・ジアンモニウム、モノ（オクタデシル）スルホコハク酸エステル・マグネシウム、モノ（オクタデシル）スルホコハク酸エステル・カルシウム、モノ（ノナデシル）スルホコハク酸エステル・ジナトリウム、モノ（イコサニル）スルホコハク酸エステル・ジナトリウム、モノ（ベンジル）スルホコハク酸エステル・ジナトリウム、
モノ（ブトキシエチル）スルホコハク酸エステル・ジナトリウム、モノ（ヘキシロキシエチル）スルホコハク酸エステル・ジナトリウム、モノ（オクチロシキエチル）スルホコハク酸エステル・ジナトリウム、モノ（ノニロキシエチル）スルホコハク酸エステル・ジナトリウム、モノ（デシロキシエチル）スルホコハク酸エステル・ジナトリウム、モノ（ウンデシロキシシエチル）スルホコハク酸エステル・ジナトリウム、モノ（ドデシロキシシエチル）スルホコハク酸エステル・ジナトリウム、モノ（トリデシロキシシエチル）スルホコハク酸エステル・ジナトリウム、モノ（テトラデシロキシシエチル）スルホコハク酸エステル・ジナトリウム、モノ（ペンタデシロキシシエチル）スルホコハク酸エステル・ジナトリウム、モノ（ヘキサデシロキシシエチル）スルホコハク酸エステル・ジナトリウム、モノ（へプタデシロキシシエチル）スルホコハク酸エステル・ジナトリウム、モノ（オクタデシロキシシエチル）スルホコハク酸エステル・ナトリウム、モノ（オクタデシロキシシエチル）スルホコハク酸エステル・ジナトリウム、モノ（オクタデシロキシシエチル）スルホコハク酸エステル・カリウム、モノ（オクタデシロキシシエチル）スルホコハク酸エステル・ジカリウム、モノ（オクタデシロキシシエチル）スルホコハク酸エステル・アンモニウム、モノ（オクタデシロキシシエチル）スルホコハク酸エステル・ジアンモニウム、モノ（オクタデシロキシシエチル）スルホコハク酸エステル・カルシウム、モノ（ノナデシロキシエチル）スルホコハク酸エステル・ジナトリウム、モノ（イサコノロキシエチル）スルホコハク酸エステル・ジナトリウム、
ジ（メチル）スルホコハク酸エステル・ナトリウム、ジ（エチル）スルホコハク酸エステル・ナトリウム、ジ（プロピル）スルホコハク酸エステル・ナトリウム、ジ（ブチル）スルホコハク酸エステル、ジ（ブチル）スルホコハク酸エステル・ナトリウム、ジ（ブチル）スルホコハク酸エステル・カリウム、ジ（ブチル）スルホコハク酸エステル・アンモニウム、ジ（ブチル）スルホコハク酸エステル・マグネシウム、ジ（ブチル）スルホコハク酸エステル・カルシウム、ジ（ペンチル）スルホコハク酸エステル・ナトリウム、ジ（ヘキシル）スルホコハク酸エステル・ナトリウム、ジ（ヘプチル）スルホコハク酸エステル・ナトリウム、ジ（オクチル）スルホコハク酸エステル、ジ（オクチル）スルホコハク酸エステル・ナトリウム、ジ（オクチル）スルホコハク酸エステル・カリウム、ジ（オクチル）スルホコハク酸エステル・アンモニウム、ジ（オクチル）スルホコハク酸エステル・マグネシウム、ジ（オクチル）スルホコハク酸エステル・カルシウム、（ノニル）スルホコハク酸エステル、ジ（ノニル）スルホコハク酸エステル・ナトリウム、ジ（ノニル）スルホコハク酸エステル・カリウム、ジ（ノニル）スルホコハク酸エステル・アンモニウム、ジ（ノニル）スルホコハク酸エステル・マグネシウム、ジ（ノニル）スルホコハク酸エステル・カルシウム、ジ（デシル）スルホコハク酸エステル・ナトリウム、ジ（ウンデシル）スルホコハク酸エステル・ナトリウム、ジ（ドデシル）スルホコハク酸エステル、ジ（ドデシル）スルホコハク酸エステル・ナトリウム、ジ（ドデシル）スルホコハク酸エステル・カリウム、ジ（ドデシル）スルホコハク酸エステル・アンモニウム、ジ（ドデシル）スルホコハク酸エステル・マグネシウム、ジ（ドデシル）スルホコハク酸エステル・カルシウム、ジ（トリデシル）スルホコハク酸エステル、ジ（トリデシル）スルホコハク酸エステル・ナトリウム、ジ（トリデシル）スルホコハク酸エステル・カリウム、ジ（トリデシル）スルホコハク酸エステル・アンモニウム、ジ（トリデシル）スルホコハク酸エステル・マグネシウム、ジ（トリデシル）スルホコハク酸エステル・カルシウム、ジ（テトラデシル）スルホコハク酸エステル、ジ（テトラデシル）スルホコハク酸エステル・ナトリウム、ジ（テトラデシル）スルホコハク酸エステル・カリウム、ジ（テトラデシル）スルホコハク酸エステル・アンモニウム、ジ（テトラデシル）スルホコハク酸エステル・マグネシウム、ジ（テトラデシル）スルホコハク酸エステル・カルシウム、ジ（ペンタデシル）スルホコハク酸エステル・ナトリウム、ジ（ヘキサデシル）スルホコハク酸エステル、ジ（ヘキサデシル）スルホコハク酸エステル・ナトリウム、ジ（ヘキサデシル）スルホコハク酸エステル・カリウム、ジ（ヘキサデシル）スルホコハク酸エステル・アンモニウム、ジ（ヘキサデシル）スルホコハク酸エステル・マグネシウム、ジ（ヘキサデシル）スルホコハク酸エステル・カルシウム、ジ（ヘプタデシル）スルホコハク酸エステル・ナトリウム、ジ（オクタデシル）スルホコハク酸エステル、ジ（オクタデシル）スルホコハク酸エステル・ナトリウム、ジ（オクタデシル）スルホコハク酸エステル・カリウム、ジ（オクタデシル）スルホコハク酸エステル・アンモニウム、ジ（オクタデシル）スルホコハク酸エステル・マグネシウム、ジ（オクタデシル）スルホコハク酸エステル・カルシウム、ジ（ノナデシル）スルホコハク酸エステル・ナトリウム、ジ（イコサニル）スルホコハク酸エステル・ナトリウム、ジベンジルスルホコハク酸エステル・ナトリウム、
ジ（ブトキシエチル）スルホコハク酸エステル・ナトリウム、ジ（ヘキシロキシエチル）スルホコハク酸エステル・ナトリウム、ジ（オクチロシキエチル）スルホコハク酸エステル・ナトリウム、ジ（ノニロキシエチル）スルホコハク酸エステル・ナトリウム、ジ（デシロキシエチル）スルホコハク酸エステル・ナトリウム、ジ（ウンデシロキシシエチル）スルホコハク酸エステル・ナトリウム、ジ（ドデシロキシシエチル）スルホコハク酸エステル・ナトリウム、ジ（トリデシロキシシエチル）スルホコハク酸エステル・ナトリウム、ジ（テトラデシロキシシエチル）スルホコハク酸エステル・ナトリウム、ジ（ペンタデシロキシシエチル）スルホコハク酸エステル・ナトリウム、ジ（ヘキサデシロキシシエチル）スルホコハク酸エステル・ナトリウム、ジ（オクタデシロキシシエチル）スルホコハク酸エステル・ナトリウム、ジ（オクタデシロキシシエチル）スルホコハク酸エステル・カリウム、ジ（オクタデシロキシシエチル）スルホコハク酸エステル・アンモニウム、ジ（オクタデシロキシシエチル）スルホコハク酸エステル・マグネシウム、ジ（オクタデシロキシシエチル）スルホコハク酸エステル・カルシウム、（ノナデシロキシエチル）スルホコハク酸エステル・ナトリウム、（イサコノロキシエチル）スルホコハク酸エステル・ナトリウムなどが挙げられる。
【０２５４】
【化５９】
2016143778.tif 000061
【０２５５】
上記式（３０２）中、Ｍは水素原子、アルカリ金属、１／２原子のアルカリ土類金属、またはアンモニウムイオンを表し、＃３は式（３００）のＲに含まれる炭素原子に結合する結合手を表す。
【０２５６】
ＦＧが一般式（３０２）で表される界面活性剤の中では、アルコール硫酸エステル塩系界面活性剤が比較的好ましく、アルコール硫酸エステル塩系界面活性剤としては、例えば、ブチル硫酸エステル・ナトリウム、ペンチル硫酸エステル・ナトリウム、ヘキシル硫酸エステル・ナトリウム、ヘプチル硫酸エステル・ナトリウム、オクチル硫酸エステル・ナトリウム、ノニル硫酸エステル・ナトリウム、デシル硫酸エステル・ナトリウム、ウンデシル硫酸エステル・ナトリウム、ドデシル硫酸エステル・トリエタノールアミン塩、ドデシル硫酸エステル・アンモニウム、ドデシル硫酸エステル・ナトリウム、ドデシル硫酸エステル・カリウム、ドデシル硫酸エステル・アンモニウム、ドデシル硫酸エステル・マグネシウム、ドデシル硫酸エステル・カルシウム、トリデシル硫酸エステル・ナトリウム、テトラデシル硫酸エステル・ナトリウム、ペンタデシル硫酸エステル・ナトリウム、ヘキサデシル硫酸エステル・ナトリウム、ヘプタデシル硫酸エステル・ナトリウム、オクタデシル硫酸エステル・ナトリウム、ノナデシル硫酸エステル・ナトリウム、イコサニル硫酸エステル・ナトリウム、
３−ラウリン酸−２−ヒドロキシ−プロピル硫酸エステル・ナトリウム、３−ラウリン酸−２−ヒドロキシ−プロピル硫酸エステル・カリウム、３−ラウリン酸−２−ヒドロキシ−プロピル硫酸エステル・アンモニウム、３−ラウリン酸−２−ヒドロキシ−プロピル硫酸エステル・マグネシウム、３−ラウリン酸−２−ヒドロキシ−プロピル硫酸エステル・カルシウム、
３−ミリスチン酸−２−ヒドロキシ−プロピル硫酸エステル・ナトリウム、３−ミリスチン酸−２−ヒドロキシ−プロピル硫酸エステル・カリウム、３−ミリスチン酸−２−ヒドロキシ−プロピル硫酸エステル・アンモニウム、３−ミリスチン酸−２−ヒドロキシ−プロピル硫酸エステル・マグネシウム、３−ミリスチン酸−２−ヒドロキシ−プロピル硫酸エステル・カルシウム、
３−バルミチン酸−２−ヒドロキシ−プロピル硫酸エステル・ナトリウム、３−バルミチン酸−２−ヒドロキシ−プロピル硫酸エステル・カリウム、３−バルミチン酸−２−ヒドロキシ−プロピル硫酸エステル・アンモニウム、３−バルミチン酸−２−ヒドロキシ−プロピル硫酸エステル・マグネシウム、３−バルミチン酸−２−ヒドロキシ−プロピル硫酸エステル・カルシウム、
３−ステアリン酸−２−ヒドロキシ−プロピル硫酸エステル・ナトリウム、３−ステアリン酸−２−ヒドロキシ−プロピル硫酸エステル・カリウム、３−ステアリン酸−２−ヒドロキシ−プロピル硫酸エステル・アンモニウム、３−ステアリン酸−２−ヒドロキシ−プロピル硫酸エステル・マグネシウム、３−ステアリン酸−２−ヒドロキシ−プロピル硫酸エステル・カルシウム、
３−オレイン酸−２−ヒドロキシ−プロピル硫酸エステル・ナトリウム、３−オレイン酸−２−ヒドロキシ−プロピル硫酸エステル・カリウム、３−オレイン酸−２−ヒドロキシ−プロピル硫酸エステル・アンモニウム、３−オレイン酸−２−ヒドロキシ−プロピル硫酸エステル・マグネシウム、３−オレイン酸−２−ヒドロキシ−プロピル硫酸エステル・カルシウム、
３−ベヘニン酸−２−ヒドロキシ−プロピル硫酸エステル・ナトリウム、３−ベヘニン酸−２−ヒドロキシ−プロピル硫酸エステル・カリウム、３−ベヘニン酸−２−ヒドロキシ−プロピル硫酸エステル・アンモニウム、３−ベヘニン酸−２−ヒドロキシ−プロピル硫酸エステル・マグネシウム、３−ベヘニン酸−２−ヒドロキシ−プロピル硫酸エステル・カルシウム、
エチレングリコールモノ（オクチルフェニル）エーテル硫酸エステル・ナトリウム、エチレングリコールモノ（オクチルフェニル）エーテル硫酸エステル・カリウム、エチレングリコールモノ（オクチルフェニル）エーテル硫酸エステル・アンモニウム、エチレングリコールモノ（オクチルフェニル）エーテル硫酸エステル・マグネシウム、エチレングリコールモノ（オクチルフェニル）エーテル硫酸エステル・カルシウム、
ジエチレングリコールモノ（オクチルフェニル）エーテル硫酸エステル・ナトリウム、ジエチレングリコールモノ（オクチルフェニル）エーテル硫酸エステル・カリウム、ジエチレングリコールモノ（オクチルフェニル）エーテル硫酸エステル・アンモニウム、ジエチレングリコールモノ（オクチルフェニル）エーテル硫酸エステル・マグネシウム、ジエチレングリコールモノ（オクチルフェニル）エーテル硫酸エステル・カルシウム、
トリエチレングリコールモノ（オクチルフェニル）エーテル硫酸エステル・ナトリウム、トリエチレングリコールモノ（オクチルフェニル）エーテル硫酸エステル・カリウム、トリエチレングリコールモノ（オクチルフェニル）エーテル硫酸エステル・アンモニウム、トリエチレングリコールモノ（オクチルフェニル）エーテル硫酸エステル・マグネシウム、トリエチレングリコールモノ（オクチルフェニル）エーテル硫酸エステル・カルシウム、
テトラエチレングリコールモノ（オクチルフェニル）エーテル硫酸エステル・ナトリウム、テトラエチレングリコールモノ（オクチルフェニル）エーテル硫酸エステル・カリウム、テトラエチレングリコールモノ（オクチルフェニル）エーテル硫酸エステル・アンモニウム、テトラエチレングリコールモノ（オクチルフェニル）エーテル硫酸エステル・マグネシウム、テトラエチレングリコールモノ（オクチルフェニル）エーテル硫酸エステル・カルシウム、
ポリエチレングリコールモノ（オクチルフェニル）エーテル硫酸エステル・ナトリウム、ポリエチレングリコールモノ（オクチルフェニル）エーテル硫酸エステル・カリウム、ポリエチレングリコールモノ（オクチルフェニル）エーテル硫酸エステル・アンモニウム、ポリエチレングリコールモノ（オクチルフェニル）エーテル硫酸エステル・マグネシウム、ポリエチレングリコールモノ（オクチルフェニル）エーテル硫酸エステル・カルシウム、
エチレングリコールモノ（ノニルフェニル）エーテル硫酸エステル・ナトリウム、エチレングリコールモノ（ノニルフェニル）エーテル硫酸エステル・カリウム、エチレングリコールモノ（ノニルフェニル）エーテル硫酸エステル・アンモニウム、エチレングリコールモノ（ノニルフェニル）エーテル硫酸エステル・マグネシウム、エチレングリコールモノ（ノニルフェニル）エーテル硫酸エステル・カルシウム、
ジエチレングリコールモノ（ノニルフェニル）エーテル硫酸エステル・ナトリウム、ジエチレングリコールモノ（ノニルフェニル）エーテル硫酸エステル・カリウム、ジエチレングリコールモノ（ノニルフェニル）エーテル硫酸エステル・アンモニウム、ジエチレングリコールモノ（ノニルフェニル）エーテル硫酸エステル・マグネシウム、ジエチレングリコールモノ（ノニルフェニル）エーテル硫酸エステル・カルシウム、
トリエチレングリコールモノ（ノニルフェニル）エーテル硫酸エステル・ナトリウム、トリエチレングリコールモノ（ノニルフェニル）エーテル硫酸エステル・カリウム、トリエチレングリコールモノ（ノニルフェニル）エーテル硫酸エステル・アンモニウム、トリエチレングリコールモノ（ノニルフェニル）エーテル硫酸エステル・マグネシウム、トリエチレングリコールモノ（ノニルフェニル）エーテル硫酸エステル・カルシウム、
テトラエチレングリコールモノ（ノニルフェニル）エーテル硫酸エステル・ナトリウム、テトラエチレングリコールモノ（ノニルフェニル）エーテル硫酸エステル・カリウム、テトラエチレングリコールモノ（ノニルフェニル）エーテル硫酸エステル・アンモニウム、テトラエチレングリコールモノ（ノニルフェニル）エーテル硫酸エステル・マグネシウム、テトラエチレングリコールモノ（ノニルフェニル）エーテル硫酸エステル・カルシウム、
ポリエチレングリコールモノ（ノニルフェニル）エーテル硫酸エステル・ナトリウム、ポリエチレングリコールモノ（ノニルフェニル）エーテル硫酸エステル・カリウム、ポリエチレングリコールモノ（ノニルフェニル）エーテル硫酸エステル・アンモニウム、ポリエチレングリコールモノ（ノニルフェニル）エーテル硫酸エステル・マグネシウム、ポリエチレングリコールモノ（ノニルフェニル）エーテル硫酸エステル・カルシウム、
ブチルオキシエチル硫酸エステル・ナトリウム、イソブチルオキシエチル硫酸エステル・ナトリウム、ｔ−ブチルオキシエチル硫酸エステル・ナトリウム、ペンチルオキシエチル硫酸エステル・ナトリウム、ヘキシルオキシエチル硫酸エステル・ナトリウム、ヘプチルオキシエチル硫酸エステル・ナトリウム、オクチルオキシエチル硫酸エステル・ナトリウム、ノニルオキシエチル硫酸エステル・ナトリウム、デシルオキシエチル硫酸エステル・ナトリウム、ウンデシルオキシエチル硫酸エステル・ナトリウム、ドデシルオキシエチル硫酸エステル・（ラウリルオキシエチル硫酸エステル・）トリエタノールアミン、ドデシルオキシエチル硫酸エステル・（ラウリルオキシエチル硫酸エステル・）ナトリウム、ドデシルオキシエチル硫酸エステル・（ラウリルオキシエチル硫酸エステル・）カリウム、ドデシルオキシエチル硫酸エステル・（ラウリルオキシエチル硫酸エステル・）アンモニウム、ドデシルオキシエチル硫酸エステル・（ラウリルオキシエチル硫酸エステル・）マグネシウム、ドデシルオキシエチル硫酸エステル・（ラウリルオキシエチル硫酸エステル・）カルシウム、トリデシルオキシエチル硫酸エステル・ナトリウム、テトラデシルオキシエチル硫酸エステル・ナトリウム、ペンタデシルオキシエチル硫酸エステル・ナトリウム、ヘキサデシルオキシエチル硫酸エステル・ナトリウム、ヘプタデシルオキシエチル硫酸エステル・ナトリウム、オクタデシルオキシエチル硫酸エステル・ナトリウム、ノナデシルオキシエチル硫酸エステル・ナトリウム、イコサニルオキシエチル硫酸エステル・ナトリウム、
ブチルオキシプロピル−２−硫酸エステル・ナトリウム、イソブチルオキシプロピル−２−硫酸エステル・ナトリウム、ｔ−ブチルオキシプロピル−２−硫酸エステル・ナトリウム、ペンチルオキシプロピル−２−硫酸エステル・ナトリウム、ヘキシルオキシプロピル−２−硫酸エステル・ナトリウム、ヘプチルオキシプロピル−２−硫酸エステル・ナトリウム、オクチルオキシプロピル−２−硫酸エステル・ナトリウム、ノニルオキシプロピル−２−硫酸エステル・ナトリウム、デシルオキシプロピル−２−硫酸エステル・ナトリウム、ウンデシルオキシプロピル−２−硫酸エステル・ナトリウム、ドデシルオキシプロピル−２−硫酸エステル・（ラウリルオキシプロピル−２−硫酸エステル・）、ドデシルオキシプロピル−２−硫酸エステル・（ラウリルオキシプロピル−２−硫酸エステル・）ナトリウム、ドデシルオキシプロピル−２−硫酸エステル・（ラウリルオキシプロピル−２−硫酸エステル・）カリウム、ドデシルオキシプロピル−２−硫酸エステル・（ラウリルオキシプロピル−２−硫酸エステル・）アンモニウム、ドデシルオキシプロピル−２−硫酸エステル・（ラウリルオキシプロピル−２−硫酸エステル・）マグネシウム、ドデシルオキシプロピル−２−硫酸エステル・（ラウリルオキシプロピル−２−硫酸エステル・）カルシウム、トリデシルオキシプロピル−２−硫酸エステル・ナトリウム、テトラデシルオキシプロピル−２−硫酸エステル・ナトリウム、ペンタデシルオキシプロピル−２−硫酸エステル・ナトリウム、ヘキサデシルオキシプロピル−２−硫酸エステル・ナトリウム、ヘプタデシルオキシプロピル−２−硫酸エステル・ナトリウム、オクタデシルオキシプロピル−２−硫酸エステル・ナトリウム、ノナデシルオキシプロピル−２−硫酸エステル・ナトリウム、イコサニルオキシプロピル−２−硫酸エステル・ナトリウム、
ブチルオキシ−３−オキサペンチル硫酸エステル・ナトリウム、イソブチルオキシ−３−オキサペンチル硫酸エステル・ナトリウム、ｔ−ブチルオキシ−３−オキサペンチル硫酸エステル・ナトリウム、ペンチルオキシ−３−オキサペンチル硫酸エステル・ナトリウム、ヘキシルオキシ−３−オキサペンチル硫酸エステル・ナトリウム、ヘプチルオキシ−３−オキサペンチル硫酸エステル・ナトリウム、オクチルオキシ−３−オキサペンチル硫酸エステル・ナトリウム、ノニルオキシ−３−オキサペンチル硫酸エステル・ナトリウム、デシルオキシ−３−オキサペンチル硫酸エステル・ナトリウム、ウンデシルオキシ−３−オキサペンチル硫酸エステル・ナトリウム、ドデシルオキシ−３−オキサペンチル硫酸エステル・（ラウリルオキシ−３−オキサペンチル硫酸エステル・）トリエタノールアミン、ドデシルオキシ−３−オキサペンチル硫酸エステル・（ラウリルオキシ−３−オキサペンチル硫酸エステル・）ナトリウム、ドデシルオキシ−３−オキサペンチル硫酸エステル・（ラウリルオキシ−３−オキサペンチル硫酸エステル・）カリウム、ドデシルオキシ−３−オキサペンチル硫酸エステル・（ラウリルオキシ−３−オキサペンチル硫酸エステル・）アンモニウム、ドデシルオキシ−３−オキサペンチル硫酸エステル・（ラウリルオキシ−３−オキサペンチル硫酸エステル・）マグネシウム、ドデシルオキシ−３−オキサペンチル硫酸エステル・（ラウリルオキシ−３−オキサペンチル硫酸エステル・）カルシウム、トリデシルオキシ−３−オキサペンチル硫酸エステル・ナトリウム、テトラデシルオキシ−３−オキサペンチル硫酸エステル・ナトリウム、ペンタデシルオキシ−３−オキサペンチル硫酸エステル・ナトリウム、ヘキサデシルオキシ−３−オキサペンチル硫酸エステル・ナトリウム、ヘプタデシルオキシ−３−オキサペンチル硫酸エステル・ナトリウム、オクタデシルオキシ−３−オキサペンチル硫酸エステル・ナトリウム、ノナデシルオキシ−３−オキサペンチル硫酸エステル・ナトリウム、イコサニルオキシ−３−オキサペンチル硫酸エステル・ナトリウム、
ブチルオキシ−３，６−ジオキサオクチル硫酸エステル・ナトリウム、イソブチルオキシ−３，６−ジオキサオクチル硫酸エステル・ナトリウム、ｔ−ブチルオキシ−３，６−ジオキサオクチル硫酸エステル・ナトリウム、ペンチルオキシ−３，６−ジオキサオクチル硫酸エステル・ナトリウム、ヘキシルオキシ−３，６−ジオキサオクチル硫酸エステル・ナトリウム、ヘプチルオキシ−３，６−ジオキサオクチル硫酸エステル・ナトリウム、オクチルオキシ−３，６−ジオキサオクチル硫酸エステル・ナトリウム、ノニルオキシ−３，６−ジオキサオクチル硫酸エステル・ナトリウム、デシルオキシ−３，６−ジオキサオクチル硫酸エステル・ナトリウム、ウンデシルオキシ−３，６−ジオキサオクチル硫酸エステル・ナトリウム、ドデシルオキシ−３，６−ジオキサオクチル硫酸エステル・（ラウリルオキシ−３，６−ジオキサオクチル硫酸エステル・）、ドデシルオキシ−３，６−ジオキサオクチル硫酸エステル・（ラウリルオキシ−３，６−ジオキサオクチル硫酸エステル・）ナトリウム、ドデシルオキシ−３，６−ジオキサオクチル硫酸エステル・（ラウリルオキシ−３，６−ジオキサオクチル硫酸エステル・）カリウム、ドデシルオキシ−３，６−ジオキサオクチル硫酸エステル・（ラウリルオキシ−３，６−ジオキサオクチル硫酸エステル・）アンモニウム、ドデシルオキシ−３，６−ジオキサオクチル硫酸エステル・（ラウリルオキシ−３，６−ジオキサオクチル硫酸エステル・）マグネシウム、トリデシルオキシ−３，６−ジオキサオクチル硫酸エステル・ナトリウム、テトラデシルオキシ−３，６−ジオキサオクチル硫酸エステル・ナトリウム、ペンタデシルオキシ−３，６−ジオキサオクチル硫酸エステル・ナトリウム、ヘキサデシルオキシ−３，６−ジオキサオクチル硫酸エステル・ナトリウム、ヘプタデシルオキシ−３，６−ジオキサオクチル硫酸エステル・ナトリウム、オクタデシルオキシ−３，６−ジオキサオクチル硫酸エステル・ナトリウム、ノナデシルオキシ−３，６−ジオキサオクチル硫酸エステル・ナトリウム、イコサニルオキシ−３，６−ジオキサオクチル硫酸エステル・ナトリウムなどが挙げられる。
【０２５７】
【化６０】
2016143778.tif 000062
【０２５８】
上記式（３０３）中、Ｍは水素原子、アルカリ金属、１／２原子のアルカリ土類金属、またはアンモニウムイオンを表し、＃３は式（３００）のＲに含まれる炭素原子に結合する結合手を表す。
【０２５９】
ＦＧが一般式（３０３）で表される界面活性剤の中では、アルコキシアルキル燐酸エステル系界面活性剤およびアリールオキシアルキル燐酸エステル系界面活性剤が比較的好ましく、アルコキシアルキル燐酸系界面活性剤としては、例えば、ブチルオキシエチル燐酸モノエステル、ペンチルオキシエチル燐酸モノエステル、ヘキシルオキシエチル燐酸モノエステル、ヘプチルオキシエチル燐酸モノエステル、オクチルオキシエチル燐酸モノエステル、ノニルオキシエチル燐酸モノエステル、デシルオキシエチル燐酸モノエステル、ウンデシルオキシエチル燐酸モノエステル、ドデシルオキシエチル燐酸モノエステル（ラウリルオキシエチル燐酸モノエステル）、トリデシルオキシエチル燐酸モノエステル、テトラデシルオキシエチル燐酸モノエステル、ペンタデシルオキシエチル燐酸モノエステル、ヘキサデシルオキシエチル燐酸モノエステル、ヘプタデシルオキシエチル燐酸モノエステル、オクタデシルオキシエチル燐酸モノエステル、ノナデシルオキシエチル燐酸モノエステル、イコサニルオキシエチル燐酸モノエステル、
ブチルオキシ−３−オキサペンチル燐酸モノエステル、ペンチルオキシ−３−オキサペンチル燐酸モノエステル、ヘキシルオキシ−３−オキサペンチル燐酸モノエステル、ヘプチルオキシ−３−オキサペンチル燐酸モノエステル、オクチルオキシ−３−オキサペンチル燐酸モノエステル、ノニルオキシ−３−オキサペンチル燐酸モノエステル、デシルオキシ−３−オキサペンチル燐酸モノエステル、ウンデシルオキシ−３−オキサペンチル燐酸モノエステル、ドデシルオキシ−３−オキサペンチル燐酸モノエステル（ラウリルオキシ−３−オキサペンチル燐酸モノエステル）、トリデシルオキシ−３−オキサペンチル燐酸モノエステル、テトラデシルオキシ−３−オキサペンチル燐酸モノエステル、ペンタデシルオキシ−３−オキサペンチル燐酸モノエステル、ヘキサデシルオキシ−３−オキサペンチル燐酸モノエステル、ヘプタデシルオキシ−３−オキサペンチル燐酸モノエステル、オクタデシルオキシ−３−オキサペンチル燐酸モノエステル、ノナデシルオキシ−３−オキサペンチル燐酸モノエステル、イコサニルオキシ−３−オキサペンチル燐酸モノエステル、ブチルオキシ−３，６−ジオキサオクチル燐酸モノエステル、ペンチルオキシ−３，６−ジオキサオクチル燐酸モノエステル、ヘキシルオキシ−３，６−ジオキサオクチル燐酸モノエステル、ヘプチルオキシ−３，６−ジオキサオクチル燐酸モノエステル、オクチルオキシ−３，６−ジオキサオクチル燐酸モノエステル、ノニルオキシ−３，６−ジオキサオクチル燐酸モノエステル、デシルオキシ−３，６−ジオキサオクチル燐酸モノエステル、ウンデシルオキシ−３，６−ジオキサオクチル燐酸モノエステル、ドデシルオキシ−３，６−ジオキサオクチル燐酸モノエステル（ラウリルオキシ−３，６−ジオキサオクチル燐酸モノエステル）、トリデシルオキシ−３，６−ジオキサオクチル燐酸モノエステル、テトラデシルオキシ−３，６−ジオキサオクチル燐酸モノエステル、ペンタデシルオキシ−３，６−ジオキサオクチル燐酸モノエステル、ヘキサデシルオキシ−３，６−ジオキサオクチル燐酸モノエステル、ヘプタデシルオキシ−３，６−ジオキサオクチル燐酸モノエステル、オクタデシルオキシ−３，６−ジオキサオクチル燐酸モノエステル、ノナデシルオキシ−３，６−ジオキサオクチル燐酸モノエステル、イコサニルオキシ−３，６−ジオキサオクチル燐酸モノエステル、ならびにこれらのナトリウム塩、カリウム塩、アンモニウム塩、トリエタノールアミン塩、マグネシウム塩、およびカルシウム塩などが挙げられる。
【０２６０】
アリールオキシアルキル燐酸系界面活性剤としては、例えば、メチルフェノキシエチル燐酸モノエステル、エチルフェノキシエチル燐酸モノエステル、プロピルフェノキシエチル燐酸モノエステル、ブチルフェノキシエチル燐酸モノエステル、ペンチルフェノキシエチル燐酸モノエステル、ヘキシルフェノキシエチル燐酸モノエステル、ヘプチルフェノキシエチル燐酸モノエステル、オクチルフェノキシエチル燐酸モノエステル、ノニルフェノキシエチル燐酸モノエステル、デシルフェノキシエチル燐酸モノエステル、ウンデシルフェノキシエチル燐酸モノエステル、ドデシルフェノキシエチル燐酸モノエステル（ラウリルフェノキシエチル燐酸モノエステル）、トリデシルフェノキシエチル燐酸モノエステル、テトラデシルフェノキシエチル燐酸モノエステル、ペンタデシルフェノキシエチル燐酸モノエステル、ヘキサデシルフェノキシエチル燐酸モノエステル、ヘプタデシルフェノキシエチル燐酸モノエステル、オクタデシルフェノキシエチル燐酸モノエステル、ノナデシルフェノキシエチル燐酸モノエステル、イコサニルフェノキシエチル燐酸モノエステル、ブチルフェノキシ−３−オキサペンチル燐酸モノエステル、ペンチルフェノキシ−３−オキサペンチル燐酸モノエステル、ヘキシルフェノキシ−３−オキサペンチル燐酸モノエステル、ヘプチルフェノキシ−３−オキサペンチル燐酸モノエステル、オクチルフェノキシ−３−オキサペンチル燐酸モノエステル、ノニルフェノキシ−３−オキサペンチル燐酸モノエステル、デシルフェノキシ−３−オキサペンチル燐酸モノエステル、ウンデシルフェノキシ−３−オキサペンチル燐酸モノエステル、ドデシルフェノキシ−３−オキサペンチル燐酸モノエステル（ラウリルフェノキシ−３−オキサペンチル燐酸モノエステル）、トリデシルフェノキシ−３−オキサペンチル燐酸モノエステル、テトラデシルフェノキシ−３−オキサペンチル燐酸モノエステル、ペンタデシルフェノキシ−３−オキサペンチル燐酸モノエステル、ヘキサデシルフェノキシ−３−オキサペンチル燐酸モノエステル、ヘプタデシルフェノキシ−３−オキサペンチル燐酸モノエステル、オクタデシルフェノキシ−３−オキサペンチル燐酸モノエステル、ノナデシルフェノキシ−３−オキサペンチル燐酸モノエステル、イコサニルフェノキシ−３−オキサペンチル燐酸モノエステル、
ブチルフェノキシ−３，６−ジオキサオクチル燐酸モノエステル、ペンチルフェノキシ−３，６−ジオキサオクチル燐酸モノエステル、ヘキシルフェノキシ−３，６−ジオキサオクチル燐酸モノエステル、ヘプチルフェノキシ−３，６−ジオキサオクチル燐酸モノエステル、オクチルフェノキシ−３，６−ジオキサオクチル燐酸モノエステル、ノニルフェノキシ−３，６−ジオキサオクチル燐酸モノエステル、デシルフェノキシ−３，６−ジオキサオクチル燐酸モノエステル、ウンデシルフェノキシ−３，６−ジオキサオクチル燐酸モノエステル、ドデシルフェノキシ−３，６−ジオキサオクチル燐酸モノエステル（ラウリルフェノキシ−３，６−ジオキサオクチル燐酸モノエステル）、トリデシルフェノキシ−３，６−ジオキサオクチル燐酸モノエステル、テトラデシルフェノキシ−３，６−ジオキサオクチル燐酸モノエステル、ペンタデシルフェノキシ−３，６−ジオキサオクチル燐酸モノエステル、ヘキサデシルフェノキシ−３，６−ジオキサオクチル燐酸モノエステル、ヘプタデシルフェノキシ−３，６−ジオキサオクチル燐酸モノエステル、オクタデシルフェノキシ−３，６−ジオキサオクチル燐酸モノエステル、ノナデシルフェノキシ−３，６−ジオキサオクチル燐酸モノエステル、イコサニルフェノキシ−３，６−ジオキサオクチル燐酸モノエステル、
ブチルフェノキシ−３，６，９−トリオキサウンデシル燐酸モノエステル、ペンチルフェノキシ−３，６，９−トリオキサウンデシル燐酸モノエステル、ヘキシルフェノキシ−３，６，９−トリオキサウンデシル燐酸モノエステル、ヘプチルフェノキシ−３，６，９−トリオキサウンデシル燐酸モノエステル、オクチルフェノキシ−３，６，９−トリオキサウンデシル燐酸モノエステル、ノニルフェノキシ−３，６，９−トリオキサウンデシル燐酸モノエステル、デシルフェノキシ−３，６，９−トリオキサウンデシル燐酸モノエステル、ウンデシルフェノキシ−３，６，９−トリオキサウンデシル燐酸モノエステル、ドデシルフェノキシ−３，６，９−トリオキサウンデシル燐酸モノエステル（ラウリルフェノキシ−３，６，９−トリオキサウンデシル燐酸モノエステル）、ドデシルフェノキシ−３，６，９−トリオキサウンデシル燐酸モノエステル（ラウリルフェノキシ−３，６，９−トリオキサウンデシル燐酸モノエステル）、トリデシルフェノキシ−３，６，９−トリオキサウンデシル燐酸モノエステル、テトラデシルフェノキシ−３，６，９−トリオキサウンデシル燐酸モノエステル、ペンタデシルフェノキシ−３，６，９−トリオキサウンデシル燐酸モノエステル、ヘキサデシルフェノキシ−３，６，９−トリオキサウンデシル燐酸モノエステル、ヘプタデシルフェノキシ−３，６，９−トリオキサウンデシル燐酸モノエステル、オクタデシルフェノキシ−３，６，９−トリオキサウンデシル燐酸モノエステル、ノナデシルフェノキシ−３，６，９−トリオキサウンデシル燐酸モノエステル、イコサニルフェノキシ−３，６，９−トリオキサウンデシル燐酸モノエステル、
メチルナフタレンオキシエチル燐酸モノエステル、エチルナフタレンオキシエチル燐酸モノエステル、プロピルナフタレンオキシエチル燐酸モノエステル、ブチルナフタレンオキシエチル燐酸モノエステル、ペンチルナフタレンオキシエチル燐酸モノエステル、ヘキシルナフタレンオキシエチル燐酸モノエステル、ヘプチルナフタレンオキシエチル燐酸モノエステル、オクチルナフタレンオキシエチル燐酸モノエステル、ノニルナフタレンオキシエチル燐酸モノエステル、デシルナフタレンオキシエチル燐酸モノエステル、ウンデシルナフタレンオキシエチル燐酸モノエステル、ドデシルナフタレンオキシエチル燐酸モノエステル（ラウリルナフタレンオキシエチル燐酸モノエステル）、トリデシルナフタレンオキシエチル燐酸モノエステル、テトラデシルナフタレンオキシエチル燐酸モノエステル、ペンタデシルナフタレンオキシエチル燐酸モノエステル、ヘキサデシルナフタレンオキシエチル燐酸モノエステル、ヘプタデシルナフタレンオキシエチル燐酸モノエステル、オクタデシルナフタレンオキシエチル燐酸モノエステル、ノナデシルナフタレンオキシエチル燐酸モノエステル、イコサニルナフタレンオキシエチル燐酸モノエステル、
ブチルナフタレンオキシ３−オキサペンチル燐酸モノエステル、ペンチルナフタレンオキシ３−オキサペンチル燐酸モノエステル、ヘキシルナフタレンオキシ３−オキサペンチル燐酸モノエステル、ヘプチルナフタレンオキシ３−オキサペンチル燐酸モノエステル、オクチルナフタレンオキシ３−オキサペンチル燐酸モノエステル、ノニルナフタレンオキシ３−オキサペンチル燐酸モノエステル、デシルナフタレンオキシ３−オキサペンチル燐酸モノエステル、ウンデシルナフタレンオキシ３−オキサペンチル燐酸モノエステル、ドデシルナフタレンオキシ３−オキサペンチル燐酸モノエステル（ラウリルナフタレンオキシ３−オキサペンチル燐酸モノエステル）、トリデシルナフタレンオキシ３−オキサペンチル燐酸モノエステル、テトラデシルナフタレンオキシ３−オキサペンチル燐酸モノエステル、ペンタデシルナフタレンオキシ３−オキサペンチル燐酸モノエステル、ヘキサデシルナフタレンオキシ３−オキサペンチル燐酸モノエステル、ヘプタデシルナフタレンオキシ３−オキサペンチル燐酸モノエステル、オクタデシルナフタレンオキシ３−オキサペンチル燐酸モノエステル、ノナデシルナフタレンオキシ３−オキサペンチル燐酸モノエステル、イコサニルナフタレンオキシ３−オキサペンチル燐酸モノエステル、
ブチルナフタレンオキシ３，６−ジオキサオクチル燐酸モノエステル、ペンチルナフタレンオキシ３，６−ジオキサオクチル燐酸モノエステル、ヘキシルナフタレンオキシ３，６−ジオキサオクチル燐酸モノエステル、ヘプチルナフタレンオキシ３，６−ジオキサオクチル燐酸モノエステル、オクチルナフタレンオキシ３，６−ジオキサオクチル燐酸モノエステル、ノニルナフタレンオキシ３，６−ジオキサオクチル燐酸モノエステル、デシルナフタレンオキシ３，６−ジオキサオクチル燐酸モノエステル、ウンデシルナフタレンオキシ３，６−ジオキサオクチル燐酸モノエステル、ドデシルナフタレンオキシ３，６−ジオキサオクチル燐酸モノエステル（ラウリルナフタレンオキシ３，６−ジオキサオクチル燐酸モノエステル）、トリデシルナフタレンオキシ３，６−ジオキサオクチル燐酸モノエステル、テトラデシルナフタレンオキシ３，６−ジオキサオクチル燐酸モノエステル、ペンタデシルナフタレンオキシ３，６−ジオキサオクチル燐酸モノエステル、ヘキサデシルナフタレンオキシ３，６−ジオキサオクチル燐酸モノエステル、ヘプタデシルナフタレンオキシ３，６−ジオキサオクチル燐酸モノエステル、オクタデシルナフタレンオキシ３，６−ジオキサオクチル燐酸モノエステル、ノナデシルナフタレンオキシ３，６−ジオキサオクチル燐酸モノエステル、イコサニルナフタレンオキシ３，６−ジオキサオクチル燐酸モノエステル、
ブチルナフタレンオキシ３，６，９−トリオキサウンデシル燐酸モノエステル、ペンチルナフタレンオキシ３，６，９−トリオキサウンデシル燐酸モノエステル、ヘキシルナフタレンオキシ３，６，９−トリオキサウンデシル燐酸モノエステル、ヘプチルナフタレンオキシ３，６，９−トリオキサウンデシル燐酸モノエステル、オクチルナフタレンオキシ３，６，９−トリオキサウンデシル燐酸モノエステル、ノニルナフタレンオキシ３，６，９−トリオキサウンデシル燐酸モノエステル、デシルナフタレンオキシ３，６，９−トリオキサウンデシル燐酸モノエステル、ウンデシルナフタレンオキシ３，６，９−トリオキサウンデシル燐酸モノエステル、ドデシルナフタレンオキシ３，６，９−トリオキサウンデシル燐酸モノエステル（ラウリルナフタレンオキシ３，６，９−トリオキサウンデシル燐酸モノエステル）、トリデシルナフタレンオキシ３，６，９−トリオキサウンデシル燐酸モノエステル、テトラデシルナフタレンオキシ３，６，９−トリオキサウンデシル燐酸モノエステル、ペンタデシルナフタレンオキシ３，６，９−トリオキサウンデシル燐酸モノエステル、ヘキサデシルナフタレンオキシ３，６，９−トリオキサウンデシル燐酸モノエステル、ヘプタデシルナフタレンオキシ３，６，９−トリオキサウンデシル燐酸モノエステル、オクタデシルナフタレンオキシ３，６，９−トリオキサウンデシル燐酸モノエステル、ノナデシルナフタレンオキシ３，６，９−トリオキサウンデシル燐酸モノエステル、イコサニルナフタレンオキシ３，６，９−トリオキサウンデシル燐酸モノエステル、ならびにこれらのナトリウム塩、カリウム塩、アンモニウム塩、トリエタノールアミン塩、マグネシウム塩、およびカルシウム塩などが挙げられる。
【０２６１】
【化６１】
2016143778.tif 000063
【０２６２】
上記式（３０４）中、Ｍは水素原子、アルカリ金属、１／２原子のアルカリ土類金属、またはアンモニウムイオンを表し、＃３は式（３００）のＲに含まれる炭素原子に結合する結合手を表す。
【０２６３】
ＦＧが一般式（３０４）で表される界面活性剤の中では、アルキル燐酸エステル系界面活性剤およびアリールオキシアルキル燐酸エステル系界面活性剤が比較的好ましい。
【０２６４】
アルキル燐酸エステル系界面活性剤としては、例えば、ブチル燐酸ジエステル、ペンチル燐酸ジエステル、ヘキシル燐酸ジエステル、ヘプチル燐酸ジエステル、オクチル燐酸ジエステル、ノニル燐酸ジエステル、デシル燐酸ジエステル、ウンデシル燐酸ジエステル、ドデシル燐酸ジエステル（ラウリル燐酸ジエステル）、トリデシル燐酸ジエステル、テトラデシル燐酸ジエステル、ペンタデシル燐酸ジエステル、ヘキサデシル燐酸ジエステル、ヘプタデシル燐酸ジエステル、オクタデシル燐酸ジエステル、ノナデシル燐酸ジエステル、イコサニル燐酸ジエステル、ならびにこれらのナトリウム塩、カリウム塩、アンモニウム塩、トリエタノールアミン塩、マグネシウム塩、およびカルシウム塩などが挙げられる。
【０２６５】
アリールオキシアルキル燐酸エステル系界面活性剤としては、例えば、ブチルフェノキシエチル燐酸ジエステル、ペンチルフェノキシエチル燐酸ジエステル、ヘキシルフェノキシエチル燐酸ジエステル、ヘプチルフェノキシエチル燐酸ジエステル、オクチルフェノキシエチル燐酸ジエステル、ノニルフェノキシエチル燐酸ジエステル、デシルフェノキシエチル燐酸ジエステル、ウンデシルフェノキシエチル燐酸ジエステル、ドデシルフェノキシエチル燐酸ジエステル（ラウリルフェノキシエチル燐酸ジエステル）、ドデシルフェノキシエチル燐酸ジエステル（ラウリルフェノキシエチル燐酸ジエステル）、トリデシルフェノキシエチル燐酸ジエステル、テトラデシルフェノキシエチル燐酸ジエステル、ペンタデシルフェノキシエチル燐酸ジエステル、ヘキサデシルフェノキシエチル燐酸ジエステル、ヘプタデシルフェノキシエチル燐酸ジエステル、オクタデシルフェノキシエチル燐酸ジエステル、ノナデシルフェノキシエチル燐酸ジエステル、イコサニルフェノキシエチル燐酸ジエステル、ブチルフェノキシ−３−オキサペンチル燐酸ジエステル、ペンチルフェノキシ−３−オキサペンチル燐酸ジエステル、ヘキシルフェノキシ−３−オキサペンチル燐酸ジエステル、ヘプチルフェノキシ−３−オキサペンチル燐酸ジエステル、オクチルフェノキシ−３−オキサペンチル燐酸ジエステル、ノニルフェノキシ−３−オキサペンチル燐酸ジエステル、デシルフェノキシ−３−オキサペンチル燐酸ジエステル、ウンデシルフェノキシ−３−オキサペンチル燐酸ジエステル、ドデシルフェノキシ−３−オキサペンチル燐酸ジエステル（ラウリルフェノキシ−３−オキサペンチル燐酸ジエステル）、ドデシルフェノキシ−３−オキサペンチル燐酸ジエステル（ラウリルフェノキシ−３−オキサペンチル燐酸ジエステル）、トリデシルフェノキシ−３−オキサペンチル燐酸ジエステル、テトラデシルフェノキシ−３−オキサペンチル燐酸ジエステル、ペンタデシルフェノキシ−３−オキサペンチル燐酸ジエステル、ヘキサデシルフェノキシ−３−オキサペンチル燐酸ジエステル、ヘプタデシルフェノキシ−３−オキサペンチル燐酸ジエステル、オクタデシルフェノキシ−３−オキサペンチル燐酸ジエステル、ノナデシルフェノキシ−３−オキサペンチル燐酸ジエステル、イコサニルフェノキシ−３−オキサペンチル燐酸ジエステル、ブチルフェノキシ−３，６−ジオキサオクチル燐酸ジエステル、ペンチルフェノキシ−３，６−ジオキサオクチル燐酸ジエステル、ヘキシルフェノキシ−３，６−ジオキサオクチル燐酸ジエステル、ヘプチルフェノキシ−３，６−ジオキサオクチル燐酸ジエステル、オクチルフェノキシ−３，６−ジオキサオクチル燐酸ジエステル、ノニルフェノキシ−３，６−ジオキサオクチル燐酸ジエステル、デシルフェノキシ−３，６−ジオキサオクチル燐酸ジエステル、ウンデシルフェノキシ−３，６−ジオキサオクチル燐酸ジエステル、ドデシルフェノキシ−３，６−ジオキサオクチル燐酸ジエステル（ラウリルフェノキシ−３，６−ジオキサオクチル燐酸ジエステル）、ドデシルフェノキシ−３，６−ジオキサオクチル燐酸ジエステル（ラウリルフェノキシ−３，６−ジオキサオクチル燐酸ジエステル）、トリデシルフェノキシ−３，６−ジオキサオクチル燐酸ジエステル、テトラデシルフェノキシ−３，６−ジオキサオクチル燐酸ジエステル、ペンタデシルフェノキシ−３，６−ジオキサオクチル燐酸ジエステル、ヘキサデシルフェノキシ−３，６−ジオキサオクチル燐酸ジエステル、ヘプタデシルフェノキシ−３，６−ジオキサオクチル燐酸ジエステル、オクタデシルフェノキシ−３，６−ジオキサオクチル燐酸ジエステル、ノナデシルフェノキシ−３，６−ジオキサオクチル燐酸ジエステル、イコサニルフェノキシ−３，６−ジオキサオクチル燐酸ジエステル、
ブチルフェノキシ−３，６，９−トリオキサウンデシル燐酸ジエステル、ペンチルフェノキシ−３，６，９−トリオキサウンデシル燐酸ジエステル、ヘキシルフェノキシ−３，６，９−トリオキサウンデシル燐酸ジエステル、ヘプチルフェノキシ−３，６，９−トリオキサウンデシル燐酸ジエステル、オクチルフェノキシ−３，６，９−トリオキサウンデシル燐酸ジエステル、ノニルフェノキシ−３，６，９−トリオキサウンデシル燐酸ジエステル、デシルフェノキシ−３，６，９−トリオキサウンデシル燐酸ジエステル、ウンデシルフェノキシ−３，６，９−トリオキサウンデシル燐酸ジエステル、ドデシルフェノキシ−３，６，９−トリオキサウンデシル燐酸ジエステル（ラウリルフェノキシ−３，６，９−トリオキサウンデシル燐酸ジエステル）、トリデシルフェノキシ−３，６，９−トリオキサウンデシル燐酸ジエステル、テトラデシルフェノキシ−３，６，９−トリオキサウンデシル燐酸ジエステル、ペンタデシルフェノキシ−３，６，９−トリオキサウンデシル燐酸ジエステル、ヘキサデシルフェノキシ−３，６，９−トリオキサウンデシル燐酸ジエステル、ヘプタデシルフェノキシ−３，６，９−トリオキサウンデシル燐酸ジエステル、オクタデシルフェノキシ−３，６，９−トリオキサウンデシル燐酸ジエステル、ノナデシルフェノキシ−３，６，９−トリオキサウンデシル燐酸ジエステル、イコサニルフェノキシ−３，６，９−トリオキサウンデシル燐酸ジエステル、
ブチルナフタレンオキシエチル燐酸ジエステル、ペンチルナフタレンオキシエチル燐酸ジエステル、ヘキシルナフタレンオキシエチル燐酸ジエステル、ヘプチルナフタレンオキシエチル燐酸ジエステル、オクチルナフタレンオキシエチル燐酸ジエステル、ノニルナフタレンオキシエチル燐酸ジエステル、デシルナフタレンオキシエチル燐酸ジエステル、ウンデシルナフタレンオキシエチル燐酸ジエステル、ドデシルナフタレンオキシエチル燐酸ジエステル（ラウリルナフタレンオキシエチル燐酸ジエステル）、ドデシルナフタレンオキシエチル燐酸ジエステル（ラウリルナフタレンオキシエチル燐酸ジエステル）、トリデシルナフタレンオキシエチル燐酸ジエステル、テトラデシルナフタレンオキシエチル燐酸ジエステル、ペンタデシルナフタレンオキシエチル燐酸ジエステル、ヘキサデシルナフタレンオキシエチル燐酸ジエステル、ヘプタデシルナフタレンオキシエチル燐酸ジエステル、オクタデシルナフタレンオキシエチル燐酸ジエステル、ノナデシルナフタレンオキシエチル燐酸ジエステル、イコサニルナフタレンオキシエチル燐酸ジエステル、
ブチルナフタレンオキシ３−オキサペンチル燐酸ジエステル、ペンチルナフタレンオキシ３−オキサペンチル燐酸ジエステル、ヘキシルナフタレンオキシ３−オキサペンチル燐酸ジエステル、ヘプチルナフタレンオキシ３−オキサペンチル燐酸ジエステル、オクチルナフタレンオキシ３−オキサペンチル燐酸ジエステル、ノニルナフタレンオキシ３−オキサペンチル燐酸ジエステル、デシルナフタレンオキシ３−オキサペンチル燐酸ジエステル、ウンデシルナフタレンオキシ３−オキサペンチル燐酸ジエステル、ドデシルナフタレンオキシ３−オキサペンチル燐酸ジエステル（ラウリルナフタレンオキシ３−オキサペンチル燐酸ジエステル）、ドデシルナフタレンオキシ３−オキサペンチル燐酸ジエステル（ラウリルナフタレンオキシ３−オキサペンチル燐酸ジエステル）、トリデシルナフタレンオキシ３−オキサペンチル燐酸ジエステル、テトラデシルナフタレンオキシ３−オキサペンチル燐酸ジエステル、ペンタデシルナフタレンオキシ３−オキサペンチル燐酸ジエステル、ヘキサデシルナフタレンオキシ３−オキサペンチル燐酸ジエステル、ヘプタデシルナフタレンオキシ３−オキサペンチル燐酸ジエステル、オクタデシルナフタレンオキシ３−オキサペンチル燐酸ジエステル、ノナデシルナフタレンオキシ３−オキサペンチル燐酸ジエステル、イコサニルナフタレンオキシ３−オキサペンチル燐酸ジエステル、
ブチルナフタレンオキシ３，６，９−トリオキサウンデシル燐酸ジエステル、ペンチルナフタレンオキシ３，６，９−トリオキサウンデシル燐酸ジエステル、ヘキシルナフタレンオキシ３，６，９−トリオキサウンデシル燐酸ジエステル、ヘプチルナフタレンオキシ３，６，９−トリオキサウンデシル燐酸ジエステル、オクチルナフタレンオキシ３，６，９−トリオキサウンデシル燐酸ジエステル、ノニルナフタレンオキシ３，６，９−トリオキサウンデシル燐酸ジエステル、デシルナフタレンオキシ３，６，９−トリオキサウンデシル燐酸ジエステル、ウンデシルナフタレンオキシ３，６，９−トリオキサウンデシル燐酸ジエステル、ドデシルナフタレンオキシ３，６，９−トリオキサウンデシル燐酸ジエステル（ラウリルナフタレンオキシ３，６，９−トリオキサウンデシル燐酸ジエステル）、ドデシルナフタレンオキシ３，６，９−トリオキサウンデシル燐酸ジエステル（ラウリルナフタレンオキシ３，６，９−トリオキサウンデシル燐酸ジエステル）、トリデシルナフタレンオキシ３，６，９−トリオキサウンデシル燐酸ジエステル、テトラデシルナフタレンオキシ３，６，９−トリオキサウンデシル燐酸ジエステル、ペンタデシルナフタレンオキシ３，６，９−トリオキサウンデシル燐酸ジエステル、ヘキサデシルナフタレンオキシ３，６，９−トリオキサウンデシル燐酸ジエステル、ヘプタデシルナフタレンオキシ３，６，９−トリオキサウンデシル燐酸ジエステル、オクタデシルナフタレンオキシ３，６，９−トリオキサウンデシル燐酸ジエステル、ノナデシルナフタレンオキシ３，６，９−トリオキサウンデシル燐酸ジエステル、イコサニルナフタレンオキシ３，６，９−トリオキサウンデシル燐酸ジエステル、ならびにこれらのナトリウム塩、カリウム塩、アンモニウム塩、トリエタノールアミン塩、マグネシウム塩、およびカルシウム塩などが挙げられる。
【０２６６】
【化６２】
2016143778.tif 000064
【０２６７】
上記式（３０５）中、Ｍは水素原子、アルカリ金属、１／２原子のアルカリ土類金属、またはアンモニウムイオンを表し、＃３は式（３００）のＲに含まれる炭素原子に結合する結合手を表す。
【０２６８】
ＦＧが上記一般式（３０５）で表される界面活性剤としては、例えば、脂肪族カルボン酸系界面活性剤、アルキルオキシ脂肪族カルボン酸系界面活性剤、アリールオキシ脂肪族カルボン酸系界面活性剤、芳香族カルボン酸系界面活性剤、Ｎ−アシルアミノ酸系界面活性剤などが挙げられる。
【０２６９】
脂肪族カルボン酸系界面活性剤としては、例えば、酪酸、吉草酸、カプロン酸、カプリル酸、カプリン酸、ラウリン酸、ミリスチン酸、バルミチン酸、ステアリン酸、イソステアリン酸、オレイン酸、ベヘニン酸、シクロヘキサンカルボン酸、フェニル酢酸、大豆油、ヤシ油、パーム油、アマニ油、綿実油、ナタネ油、キリ油、ヒマシ油、ポリアクリル酸、アクリル酸とメチルメタクリレート共重合体、ならびにこれらのナトリウム塩、カリウム塩、アンモニウム塩、トリエタノールアミン塩、マグネシウム塩、およびカルシウム塩などが挙げられる。
【０２７０】
アルキルオキシ脂肪族カルボン酸系界面活性剤としては、例えば、ブトキシエチルオキシ酢酸、ペンチロキシエチルオキシ酢酸、ヘキシロキシエチルオキシ酢酸、ヘプチロキシエチルオキシ酢酸、オクチロキシエチルオキシ酢酸、ノニロキシエチルオキシ酢酸、デシロキシエチルオキシ酢酸、ウンデシロキシエチルオキシ酢酸、ドデシロキシエチルオキシ酢酸、トリデシロキシエチルオキシ酢酸、テトラデシロキシエチルオキシ酢酸、ペンタデシロキシエチルオキシ酢酸、ヘキサデシロキシエチルオキシ酢酸、ヘプタデロオキシエチルオキシ酢酸、オクタデロオキシエチルオキシ酢酸、ノナデシロキシエチルオキシ酢酸、イコサニロキシエチルオキシ酢酸、
ブトキシ−３−オキサペンチルオキシ酢酸、ペンチロキシ−３−オキサペンチルオキシ酢酸、ヘキシロキシ−３−オキサペンチルオキシ酢酸、ヘプチロキシ−３−オキサペンチルオキシ酢酸、オクチロキシ−３−オキサペンチルオキシ酢酸、ノニロキシ−３−オキサペンチルオキシ酢酸、デシロキシ−３−オキサペンチルオキシ酢酸、ウンデシロキシ−３−オキサペンチルオキシ酢酸、ドデシロキシ−３−オキサペンチルオキシ酢酸、トリデシロキシ−３−オキサペンチルオキシ酢酸、テトラデシロキシ−３−オキサペンチルオキシ酢酸、ペンタデシロキシ−３−オキサペンチルオキシ酢酸、ヘキサデシロキシ−３−オキサペンチルオキシ酢酸、ヘプタデロオキシ−３−オキサペンチルオキシ酢酸、オクタデロオキシ−３−オキサペンチルオキシ酢酸、ノナデシロキシ−３−オキサペンチルオキシ酢酸、イコサニロキシ−３−オキサペンチルオキシ酢酸、
ブトキシ−３，６−ジオキサオクチルオキシ酢酸、ペンチロキシ−３，６−ジオキサオクチルオキシ酢酸、ヘキシロキシ−３，６−ジオキサオクチルオキシ酢酸、ヘプチロキシ−３，６−ジオキサオクチルオキシ酢酸、オクチロキシ−３，６−ジオキサオクチルオキシ酢酸、ノニロキシ−３，６−ジオキサオクチルオキシ酢酸、デシロキシ−３，６−ジオキサオクチルオキシ酢酸、ウンデシロキシ−３，６−ジオキサオクチルオキシ酢酸、ドデシロキシ−３，６−ジオキサオクチルオキシ酢酸、トリデシロキシ−３，６−ジオキサオクチルオキシ酢酸、テトラデシロキシ−３，６−ジオキサオクチルオキシ酢酸、ペンタデシロキシ−３，６−ジオキサオクチルオキシ酢酸、ヘキサデシロキシ−３，６−ジオキサオクチルオキシ酢酸、ヘプタデロオキシ−３，６−ジオキサオクチルオキシ酢酸、オクタデロオキシ−３，６−ジオキサオクチルオキシ酢酸、ノナデシロキシ−３，６−ジオキサオクチルオキシ酢酸、イコサニロキシ−３，６−ジオキサオクチルオキシ酢酸、
ブトキシ−３，６，９−トリオキサウンデシルオキシ酢酸、ペンチロキシ−３，６，９−トリオキサウンデシルオキシ酢酸、ヘキシロキシ−３，６，９−トリオキサウンデシルオキシ酢酸、ヘプチロキシ−３，６，９−トリオキサウンデシルオキシ酢酸、オクチロキシ−３，６，９−トリオキサウンデシルオキシ酢酸、ノニロキシ−３，６，９−トリオキサウンデシルオキシ酢酸、デシロキシ−３，６，９−トリオキサウンデシルオキシ酢酸、ウンデシロキシ−３，６，９−トリオキサウンデシルオキシ酢酸、ドデシロキシ−３，６，９−トリオキサウンデシルオキシ酢酸、トリデシロキシ−３，６，９−トリオキサウンデシルオキシ酢酸、テトラデシロキシ−３，６，９−トリオキサウンデシルオキシ酢酸、ペンタデシロキシ−３，６，９−トリオキサウンデシルオキシ酢酸、ヘキサデシロキシ−３，６，９−トリオキサウンデシルオキシ酢酸、ヘプタデロオキシ−３，６，９−トリオキサウンデシルオキシ酢酸、オクタデロオキシ−３，６，９−トリオキサウンデシルオキシ酢酸、ノナデシロキシ−３，６，９−トリオキサウンデシルオキシ酢酸、イコサニロキシ−３，６，９−トリオキサウンデシルオキシ酢酸、ならびにこれらのナトリウム塩、カリウム塩、アンモニウム塩、トリエタノールアミン塩、マグネシウム塩、およびカルシウム塩などが挙げられる。
【０２７１】
アリールオキシ脂肪族カルボン酸系界面活性剤としては、例えば、ブチルフェノキシエチルオキシ酢酸、ペンチルフェノキシエチルオキシ酢酸、ヘキシルフェノキシエチルオキシ酢酸、ヘプチルフェノキシエチルオキシ酢酸、オクチルフェノキシエチルオキシ酢酸、ノニルフェノキシエチルオキシ酢酸、デシルフェノキシエチルオキシ酢酸、ウンデシルフェノキシエチルオキシ酢酸、ドデシルフェノキシエチルオキシ酢酸、トリデシルフェノキシエチルオキシ酢酸、テトラデシルフェノキシエチルオキシ酢酸、ペンタデシルフェノキシエチルオキシ酢酸、ヘキサデシルフェノキシエチルオキシ酢酸、ヘプタデシルフェノキシエチルオキシ酢酸、オクタデシルフェノキシエチルオキシ酢酸、ノナデシルフェノキシエチルオキシ酢酸、イコサニルフェノキシエチルオキシ酢酸、
ブチルフェノキシ−３−オキサペンチルオキシ酢酸、ペンチルフェノキシ−３−オキサペンチルオキシ酢酸、ヘキシルフェノキシ−３−オキサペンチルオキシ酢酸、ヘプチルフェノキシ−３−オキサペンチルオキシ酢酸、オクチルフェノキシ−３−オキサペンチルオキシ酢酸、ノニルフェノキシ−３−オキサペンチルオキシ酢酸、デシルフェノキシ−３−オキサペンチルオキシ酢酸、ドデシルフェノキシ−３−オキサペンチルオキシ酢酸、トリデシルフェノキシ−３−オキサペンチルオキシ酢酸、テトラデシルフェノキシ−３−オキサペンチルオキシ酢酸、ペンタデシルフェノキシ−３−オキサペンチルオキシ酢酸、ヘキサデシルフェノキシ−３−オキサペンチルオキシ酢酸、ヘプタデシルフェノキシ−３−オキサペンチルオキシ酢酸、オクタデシルフェノキシ−３−オキサペンチルオキシ酢酸、ノナデシルフェノキシ−３−オキサペンチルオキシ酢酸、イコサニルフェノキシ−３−オキサペンチルオキシ酢酸、
ブチルフェノキシ−３，６−ジオキサオクチルオキシ酢酸、ペンチルフェノキシ−３，６−ジオキサオクチルオキシ酢酸、ヘキシルフェノキシ−３，６−ジオキサオクチルオキシ酢酸、ヘプチルフェノキシ−３，６−ジオキサオクチルオキシ酢酸、オクチルフェノキシ−３，６−ジオキサオクチルオキシ酢酸、ノニルフェノキシ−３，６−ジオキサオクチルオキシ酢酸、デシルフェノキシ−３，６−ジオキサオクチルオキシ酢酸、ウンデシルフェノキシ−３，６−ジオキサオクチルオキシ酢酸、ドデシルフェノキシ−３，６−ジオキサオクチルオキシ酢酸（ラウリルフェノキシ−３，６−ジオキサオクチルオキシ酢酸）、トリデシルフェノキシ−３，６−ジオキサオクチルオキシ酢酸、テトラデシルフェノキシ−３，６−ジオキサオクチルオキシ酢酸、ペンタデシルフェノキシ−３，６−ジオキサオクチルオキシ酢酸、ヘキサデシルフェノキシ−３，６−ジオキサオクチルオキシ酢酸、ヘプタデシルフェノキシ−３，６−ジオキサオクチルオキシ酢酸、オクタデシルフェノキシ−３，６−ジオキサオクチルオキシ酢酸、ノナデシルフェノキシ−３，６−ジオキサオクチルオキシ酢酸、イコサニルフェノキシ−３，６−ジオキサオクチルオキシ酢酸、
ブチルフェノキシ−３，６，９−トリオキサウンデシルオキシ酢酸、ペンチルフェノキシ−３，６，９−トリオキサウンデシルオキシ酢酸、ヘキシルフェノキシ−３，６，９−トリオキサウンデシルオキシ酢酸、ヘプチルフェノキシ−３，６，９−トリオキサウンデシルオキシ酢酸、オクチルフェノキシ−３，６，９−トリオキサウンデシルオキシ酢酸、ノニルフェノキシ−３，６，９−トリオキサウンデシルオキシ酢酸、デシルフェノキシ−３，６，９−トリオキサウンデシルオキシ酢酸、ウンデシルフェノキシ−３，６，９−トリオキサウンデシルオキシ酢酸、ドデシルフェノキシ−３，６，９−トリオキサウンデシルオキシ酢酸（ラウリルフェノキシ−３，６，９−トリオキサウンデシルオキシ酢酸）、トリデシルフェノキシ−３，６，９−トリオキサウンデシルオキシ酢酸、テトラデシルフェノキシ−３，６，９−トリオキサウンデシルオキシ酢酸、ペンタデシルフェノキシ−３，６，９−トリオキサウンデシルオキシ酢酸、ヘキサデシルフェノキシ−３，６，９−トリオキサウンデシルオキシ酢酸、ヘプタデシルフェノキシ−３，６，９−トリオキサウンデシルオキシ酢酸、オクタデシルフェノキシ−３，６，９−トリオキサウンデシルオキシ酢酸、ノナデシルフェノキシ−３，６，９−トリオキサウンデシルオキシ酢酸、イコサニルフェノキシ−３，６，９−トリオキサウンデシルオキシ酢酸、ならびにこれらのナトリウム塩、カリウム塩、アンモニウム塩、トリエタノールアミン塩、マグネシウム塩、およびカルシウム塩などが挙げられる。
【０２７２】
芳香族カルボン酸系界面活性剤としては、例えば、安息香酸、トルイル酸、クロロ安息香酸、ニトロ安息香酸、ヒドロキシ安息香酸、メトキシ安息香酸、  ブトキシ安息香酸、ペンチルオキシ安息香酸、ヘキシルオキシ安息香酸、ヘプチルオキシ安息香酸、オクチルオキシ安息香酸、ノニルオキシ安息香酸、デシルオキシ安息香酸、ウンデシルオキシ安息香酸、ドデシルオキシ安息香酸、トリデシルオキシ安息香酸、テトラデシルオキシ安息香酸、ペンタデシルオキシ安息香酸、ヘキサデシルオキシ安息香酸、ヘプタデシルオキシ安息香酸、オクタデシルオキシ安息香酸、ノナデシルオキシ安息香酸、イコサニルオキシ安息香酸、ならびにこれらのナトリウム塩、カリウム塩、アンモニウム塩、トリエタノールアミン塩、マグネシウム塩、およびカルシウム塩などが挙げられる。
【０２７３】
Ｎ−アシルアミノ酸系界面活性剤としては、例えば、酪酸とグリシンの−Ｎ−アシルエステル、吉草酸とグリシンの−Ｎ−アシルエステル、カプロン酸とグリシンの−Ｎ−アシルエステル、カプリル酸とグリシンの−Ｎ−アシルエステル、カプリン酸とグリシンの−Ｎ−アシルエステル、ラウリン酸とグリシンの−Ｎ−アシルエステル、ミリスチン酸とグリシンの−Ｎ−アシルエステル、バルミチン酸とグリシンの−Ｎ−アシルエステル、ステアリン酸とグリシンの−Ｎ−アシルエステル、イソステアリン酸とグリシンの−Ｎ−アシルエステル、オレイン酸とグリシンの−Ｎ−アシルエステル、ベヘニン酸とグリシンの−Ｎ−アシルエステル、シクロヘキサンカルボン酸とグリシンの−Ｎ−アシルエステル、フェニル酢酸とグリシンの−Ｎ−アシルエステル、
酪酸とＮ−メチルグリシンの−Ｎ−アシルエステル、吉草酸とＮ−メチルグリシンの−Ｎ−アシルエステル、カプロン酸とＮ−メチルグリシンの−Ｎ−アシルエステル、カプリル酸とＮ−メチルグリシンの−Ｎ−アシルエステル、カプリン酸とＮ−メチルグリシンの−Ｎ−アシルエステル、ラウリン酸とＮ−メチルグリシンの−Ｎ−アシルエステル、ミリスチン酸とＮ−メチルグリシンの−Ｎ−アシルエステル、バルミチン酸とＮ−メチルグリシンの−Ｎ−アシルエステル、ステアリン酸とＮ−メチルグリシンの−Ｎ−アシルエステル、イソステアリン酸とＮ−メチルグリシンの−Ｎ−アシルエステル、オレイン酸とＮ−メチルグリシンの−Ｎ−アシルエステル、ベヘニン酸とＮ−メチルグリシンの−Ｎ−アシルエステル、シクロヘキサンカルボン酸とＮ−メチルグリシンの−Ｎ−アシルエステル、フェニル酢酸とＮ−メチルグリシンの−Ｎ−アシルエステル、
酪酸とアラニンの−Ｎ−アシルエステル、吉草酸とアラニンの−Ｎ−アシルエステル、カプロン酸とアラニンの−Ｎ−アシルエステル、カプリル酸とアラニンの−Ｎ−アシルエステル、カプリン酸とアラニンの−Ｎ−アシルエステル、ラウリン酸とアラニンの−Ｎ−アシルエステル、ミリスチン酸とアラニンの−Ｎ−アシルエステル、バルミチン酸とアラニンの−Ｎ−アシルエステル、ステアリン酸とアラニンの−Ｎ−アシルエステル、イソステアリン酸とアラニンの−Ｎ−アシルエステル、オレイン酸とアラニンの−Ｎ−アシルエステル、ベヘニン酸とアラニンの−Ｎ−アシルエステル、シクロヘキサンカルボン酸とアラニンの−Ｎ−アシルエステル、フェニル酢酸とアラニンの−Ｎ−アシルエステル、
酪酸とＮ−メチルアラニンの−Ｎ−アシルエステル、吉草酸とＮ−メチルアラニンの−Ｎ−アシルエステル、カプロン酸とＮ−メチルアラニンの−Ｎ−アシルエステル、カプリル酸とＮ−メチルアラニンの−Ｎ−アシルエステル、カプリン酸とＮ−メチルアラニンの−Ｎ−アシルエステル、ラウリン酸とＮ−メチルアラニンの−Ｎ−アシルエステル、ミリスチン酸とＮ−メチルアラニンの−Ｎ−アシルエステル、バルミチン酸とＮ−メチルアラニンの−Ｎ−アシルエステル、ステアリン酸とＮ−メチルアラニンの−Ｎ−アシルエステル、イソステアリン酸とＮ−メチルアラニンの−Ｎ−アシルエステル、オレイン酸とＮ−メチルアラニンの−Ｎ−アシルエステル、ベヘニン酸とＮ−メチルアラニンの−Ｎ−アシルエステル、シクロヘキサンカルボン酸とＮ−メチルアラニンの−Ｎ−アシルエステル、フェニル酢酸とＮ−メチルアラニンの−Ｎ−アシルエステル、
酪酸とコラーゲンペプチドとの−Ｎ−アシルエステル、吉草酸とコラーゲンペプチドとの−Ｎ−アシルエステル、カプロン酸とコラーゲンペプチドとの−Ｎ−アシルエステル、とコラーゲンペプチドとの−Ｎ−アシルエステル、カプリル酸とコラーゲンペプチドとの−Ｎ−アシルエステル、カプリン酸とコラーゲンペプチドとの−Ｎ−アシルエステル、ラウリン酸とコラーゲンペプチドとの−Ｎ−アシルエステル、ミリスチン酸とコラーゲンペプチドとの−Ｎ−アシルエステル、バルミチン酸とコラーゲンペプチドとの−Ｎ−アシルエステル、ステアリン酸とコラーゲンペプチドとの−Ｎ−アシルエステル、イソステアリン酸とコラーゲンペプチドとの−Ｎ−アシルエステル、オレイン酸とコラーゲンペプチドとの−Ｎ−アシルエステル、ベヘニン酸とコラーゲンペプチドとの−Ｎ−アシルエステル、シクロヘキサンカルボン酸とコラーゲンペプチドとの−Ｎ−アシルエステル、フェニル酢酸とコラーゲンペプチドとの−Ｎ−アシルエステル、ならびにこれらのナトリウム塩、カリウム塩、アンモニウム塩、トリエタノールアミン塩、マグネシウム塩、およびカルシウム塩などが挙げられる。
【０２７４】
ＦＧが一般式（３０５）で表される界面活性剤の中では炭素数８〜６０の有機残基を有する化合物であればより好ましくとグリシンの−Ｎ−アシルエステル炭素数１０〜４０の有機残基を有する化合物であればさらに好ましい。
【０２７５】
【化６３】
2016143778.tif 000065
【０２７６】
上記式（３０６）中、ｒ5およびｒ6は、独立して水素原子、メチル基、エチル基、または水酸基を表し、ｎ５０は０〜５の整数を表し、Ｘは、Ｏ−，−Ｓ−，−ＮＨ−，または−ＮＣＨ3−を表し、Ｍは水素原子、アルカリ金属、１／２原子のアルカリ土類金属、またはアンモニウムイオンを表し、＃３は式（３００）のＲに含まれる炭素原子に結合する結合手を表す。
【０２７７】
ＦＧが上記一般式（３０６）で表される界面活性剤としては、例えば、アルキルコハク酸系界面活性剤、アルキルエーテルコハク酸系界面活性剤、アルキルエステルコハク酸系界面活性剤、コハク酸チオエステル系界面活性剤、Ｎ−アシルアミノコハク酸エステル系界面活性剤、Ｎ−アシルグルタミン酸エステル系界面活性剤などが挙げられる。
【０２７８】
アルキルコハク酸系界面活性剤としては、例えば、ブチルコハク酸、ペンチルコハク酸、ヘキシルコハク酸、ヘプチルコハク酸、オクチルコハク酸、ノニルコハク酸、デシルコハク酸、ンデシルコハク酸、ドデシルコハク酸、トリデシルコハク酸、テトラデシルコハク酸、ペンタデシルコハク酸、ヘキサデシルコハク酸、ヘプタデシルコハク酸、オクタデシルコハク酸、ノナデシルコハク酸、イコサニルコハク酸、ならびにこれらのナトリウム塩、カリウム塩、アンモニウム塩、トリエタノールアミン塩、マグネシウム塩、およびカルシウム塩などが挙げられる。
【０２７９】
アルキルエーテルコハク酸系界面活性剤としては、例えば、ブチルオキシコハク酸、ペンチルオキシコハク酸、ヘキシルオキシコハク酸、ヘプチルオキシコハク酸、オクチルオキシコハク酸、ノニルオキシコハク酸、デシルオキシコハク酸、ンデシルオキシコハク酸、ドデシルオキシコハク酸、トリデシルオキシコハク酸、テトラデシルオキシコハク酸、ペンタデシルオキシコハク酸、ヘキサデシルオキシコハク酸、ヘプタデシルオキシコハク酸、オクタデシルオキシコハク酸、ノナデシルオキシコハク酸、イコサニルオキシコハク酸、ならびにこれらのナトリウム塩、カリウム塩、アンモニウム塩、トリエタノールアミン塩、マグネシウム塩、およびカルシウム塩などが挙げられる。
【０２８０】
アルキルエステルコハク酸系界面活性剤としては、例えば、酪酸とヒドロキシコハク酸のエステル、吉草酸とヒドロキシコハク酸のエステル、カプロン酸とヒドロキシコハク酸のエステル、カプリル酸とヒドロキシコハク酸のエステル、カプリン酸とヒドロキシコハク酸のエステル、ラウリン酸とヒドロキシコハク酸のエステル、ミリスチン酸とヒドロキシコハク酸のエステル、バルミチン酸とヒドロキシコハク酸のエステル、ステアリン酸とヒドロキシコハク酸のエステル、イソステアリン酸とヒドロキシコハク酸のエステル、オレイン酸とヒドロキシコハク酸のエステル、ベヘニン酸とヒドロキシコハク酸のエステル、シクロヘキサンカルボン酸とヒドロキシコハク酸のエステル、フェニル酢酸とヒドロキシコハク酸のエステルならびにこれらのナトリウム塩、カリウム塩、アンモニウム塩、トリエタノールアミン塩、マグネシウム塩、およびカルシウム塩などが挙げられる。
【０２８１】
コハク酸チオエステル系界面活性剤としては、例えば、酪酸とメルカプトコハク酸のチオエステル、吉草酸とメルカプトコハク酸のチオエステル、カプロン酸とメルカプトコハク酸のチオエステル、カプリル酸とメルカプトコハク酸のチオエステル、カプリン酸とメルカプトコハク酸のチオエステル、ラウリン酸とメルカプトコハク酸のチオエステル、ミリスチン酸とメルカプトコハク酸のチオエステル、バルミチン酸とメルカプトコハク酸のチオエステル、ステアリン酸とメルカプトコハク酸のチオエステル、イソステアリン酸とメルカプトコハク酸のチオエステル、オレイン酸とメルカプトコハク酸のチオエステル、ベヘニン酸とメルカプトコハク酸のチオエステル、シクロヘキサンカルボン酸とメルカプトコハク酸のチオエステル、フェニル酢酸とメルカプトコハク酸のチオエステルならびにこれらのナトリウム塩、カリウム塩、アンモニウム塩、トリエタノールアミン塩、マグネシウム塩、およびカルシウム塩などが挙げられる。
【０２８２】
Ｎ−アシルアミノコハク酸エステル系界面活性剤としては、例えば、酪酸とアミノコハク酸のＮ−アシルエステル、吉草酸とアミノコハク酸のＮ−アシルエステル、カプロン酸とアミノコハク酸のＮ−アシルエステル、カプリル酸とアミノコハク酸のＮ−アシルエステル、カプリン酸とアミノコハク酸のＮ−アシルエステル、ラウリン酸とアミノコハク酸のＮ−アシルエステル、ミリスチン酸とアミノコハク酸のＮ−アシルエステル、バルミチン酸とアミノコハク酸のＮ−アシルエステル、ステアリン酸とアミノコハク酸のＮ−アシルエステル、イソステアリン酸とアミノコハク酸のＮ−アシルエステル、オレイン酸とアミノコハク酸のＮ−アシルエステル、ベヘニン酸とアミノコハク酸のＮ−アシルエステル、シクロヘキサンカルボン酸とアミノコハク酸のＮ−アシルエステル、フェニル酢酸とアミノコハク酸のＮ−アシルエステル、ならびにこれらのナトリウム塩、カリウム塩、アンモニウム塩、トリエタノールアミン塩、マグネシウム塩、およびカルシウム塩などが挙げられる。
【０２８３】
Ｎ−アシルグルタミン酸エステル系界面活性剤としては、例えば、酪酸とグルタミン酸のＮ−アシルエステル、吉草酸とグルタミン酸のＮ−アシルエステル、カプロン酸とグルタミン酸のＮ−アシルエステル、カプリル酸とグルタミン酸のＮ−アシルエステル、カプリン酸とグルタミン酸のＮ−アシルエステル、ラウリン酸とグルタミン酸のＮ−アシルエステル、ミリスチン酸とグルタミン酸のＮ−アシルエステル、バルミチン酸とグルタミン酸のＮ−アシルエステル、ステアリン酸とグルタミン酸のＮ−アシルエステル、イソステアリン酸とグルタミン酸のＮ−アシルエステル、オレイン酸とグルタミン酸のＮ−アシルエステル、ベヘニン酸とグルタミン酸のＮ−アシルエステル、シクロヘキサンカルボン酸とグルタミン酸のＮ−アシルエステル、フェニル酢酸とグルタミン酸のＮ−アシルエステル、ならびにこれらのナトリウム塩、カリウム塩、アンモニウム塩、トリエタノールアミン塩、マグネシウム塩、およびカルシウム塩などが挙げられる。
【０２８４】
ＦＧが一般式（３０６）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２８５】
【化６４】
2016143778.tif 000066
【０２８６】
上記式（３０７）中、Ｘは、−Ｏ−，−Ｓ−，−ＮＨ−，または−ＮＣＨ3−を表し、Ｍは水素原子、アルカリ金属、１／２原子のアルカリ土類金属、またはアンモニウムイオンを表し、＃３は式（３００）のＲに含まれる炭素原子に結合する結合手を表す。
【０２８７】
ＦＧが上記一般式（３０７）で表される界面活性剤としては、例えば、フタル酸エステル系界面活性剤などが挙げられる。
【０２８８】
フタル酸エステル系界面活性剤としては、例えば、フタル酸ブチル、フタル酸ペンチル、フタル酸ヘキシル、フタル酸ヘプチル、フタル酸オクチル、フタル酸ノニル、フタル酸デシル、フタル酸ウンデシル、フタル酸ドデシル（ラウリル）、フタル酸トリデシル、フタル酸テトラデシル、フタル酸ペンタデシル、フタル酸ヘキサデシル、フタル酸ヘプタデシル、フタル酸オクタデシル、フタル酸ノナデシル、フタル酸イコサニル、
フタル酸ブチルオキシ、フタル酸ヘキシルオキシ、フタル酸オクチルオキシ、フタル酸デシルオキシ、フタル酸ドデシルオキシ、フタル酸テトラデシルオキシ、フタル酸ヘキサデシルオキシ、フタル酸オクタデシルオキシ、フタル酸イコサニルオキシ、
フタル酸ブチルオキシ−３−オキサペンチル、フタル酸ヘキシルオキシ−３−オキサペンチル、フタル酸オクチルオキシ−３−オキサペンチル、フタル酸デシルオキシ−３−オキサペンチル、フタル酸ドデシルオキシ−３−オキサペンチル、フタル酸テトラデシルオキシ−３−オキサペンチル、フタル酸ヘキサデシルオキシ−３−オキサペンチル、フタル酸オクタデシルオキシ−３−オキサペンチル、フタル酸イコサニルオキシ−３−オキサペンチル、
フタル酸ブチルオキシ−３，６−ジオキサオクチル、フタル酸ヘキシルオキシ−３，６−ジオキサオクチル、フタル酸オクチルオキシ−３，６−ジオキサオクチル、フタル酸デシルオキシ−３，６−ジオキサオクチル、フタル酸ドデシルオキシ−３，６−ジオキサオクチル、フタル酸テトラデシルオキシ−３，６−ジオキサオクチル、フタル酸ヘキサデシルオキシ−３，６−ジオキサオクチル、フタル酸オクタデシルオキシ−３，６−ジオキサオクチル、フタル酸イコサニルオキシ−３，６−ジオキサオクチル、
フタル酸ブチルオキシ−３，６，９−トリオキサウンデシル、フタル酸ヘキシルオキシ−３，６，９−トリオキサウンデシル、フタル酸オクチルオキシ−３，６，９−トリオキサウンデシル、フタル酸デシルオキシ−３，６，９−トリオキサウンデシル、フタル酸ドデシルオキシ−３，６，９−トリオキサウンデシル、フタル酸テトラデシルオキシ−３，６，９−トリオキサウンデシル、フタル酸ヘキサデシルオキシ−３，６，９−トリオキサウンデシル、フタル酸オクタデシルオキシ−３，６，９−トリオキサウンデシル、フタル酸イコサニルオキシ−３，６，９−トリオキサウンデシル、ならびにこれらのナトリウム塩、カリウム塩、アンモニウム塩、トリエタノールアミン塩、マグネシウム塩、およびカルシウム塩などが挙げられる。
【０２８９】
ＦＧが一般式（３０７）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２９０】
【化６５】
2016143778.tif 000067
【０２９１】
上記式（３０８）中、表し、Ｍは水素原子、アルカリ金属、１／２原子のアルカリ土類金属、またはアンモニウムイオンを表し、＃３は式（３００）のＲに含まれる炭素原子に結合する結合手を表す。
【０２９２】
ＦＧが上記一般式（３０８）で表される界面活性剤としては、例えば、イミノ二酢酸−Ｎ−アシルエステル系界面活性剤などが挙げられる。
【０２９３】
イミノ二酢酸−Ｎ−アシルエステル系界面活性剤としては、例えば、酪酸とイミノ二酢酸の−Ｎ−アシルエステル、吉草酸とイミノ二酢酸の−Ｎ−アシルエステル、カプロン酸とイミノ二酢酸の−Ｎ−アシルエステル、カプリル酸とイミノ二酢酸の−Ｎ−アシルエステル、カプリン酸とイミノ二酢酸の−Ｎ−アシルエステル、ラウリン酸とイミノ二酢酸の−Ｎ−アシルエステル、ミリスチン酸とイミノ二酢酸の−Ｎ−アシルエステル、バルミチン酸とイミノ二酢酸の−Ｎ−アシルエステル、ステアリン酸とイミノ二酢酸の−Ｎ−アシルエステル、イソステアリン酸とイミノ二酢酸の−Ｎ−アシルエステル、オレイン酸とイミノ二酢酸の−Ｎ−アシルエステル、ベヘニン酸とイミノ二酢酸の−Ｎ−アシルエステル、シクロヘキサンカルボン酸とイミノ二酢酸の−Ｎ−アシルエステル、フェニル酢酸とイミノ二酢酸の−Ｎ−アシルエステル、ならびにこれらのナトリウム塩、カリウム塩、アンモニウム塩、トリエタノールアミン塩、マグネシウム塩、およびカルシウム塩などが挙げられる。
【０２９４】
ＦＧが一般式（３０８）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２９５】
上記ＦＧとなる、水酸基を含む基としては、例えば、下記一般式（３０９）、（３１０）、（３１２）、および（３１３）で表される親水基が挙げられる。
【０２９６】
【化６６】
2016143778.tif 000068
【０２９７】
上記式（３０９）中、ｒ1およびｒ2は、独立して水素原子、メチル基、エチル基、または水酸基を表し、ｎ１は０〜１００の整数を表す。＃３は式（３００）のＲに含まれる炭素原子に結合する結合手を表す。なお、式（３０９）で表される基が水酸基を１つ含む基である場合、式（３００）におけるｎ０は２〜５の整数を表す。
【０２９８】
ＦＧが上記一般式（３０９）で表される界面活性剤としては、例えば、酪酸トリメチロールプロパンモノエステル、吉草酸トリメチロールプロパンモノエステル、カプロン酸トリメチロールプロパンモノエステル、カプリル酸トリメチロールプロパンモノエステル、カプリン酸トリメチロールプロパンモノエステル、ラウリン酸トリメチロールプロパンモノエステル、ミリスチン酸トリメチロールプロパンモノエステル、バルミチン酸トリメチロールプロパンモノエステル、ステアリン酸トリメチロールプロパンモノエステル、イソステアリン酸トリメチロールプロパンモノエステル、オレイン酸トリメチロールプロパンモノエステル、ベヘニン酸トリメチロールプロパンモノエステル、シクロヘキサンカルボン酸トリメチロールプロパンモノエステル、フェニル酢酸トリメチロールプロパンモノエステル、
酪酸ペンタエリスリトールモノエステル、吉草酸ペンタエリスリトールモノエステル、カプロン酸ペンタエリスリトールモノエステル、カプリル酸ペンタエリスリトールモノエステル、カプリン酸ペンタエリスリトールモノエステル、ラウリン酸ペンタエリスリトールモノエステル、ミリスチン酸ペンタエリスリトールモノエステル、バルミチン酸ペンタエリスリトールモノエステル、ステアリン酸ペンタエリスリトールモノエステル、イソステアリン酸ペンタエリスリトールモノエステル、オレイン酸ペンタエリスリトールモノエステル、ベヘニン酸ペンタエリスリトールモノエステル、シクロヘキサンカルボン酸ペンタエリスリトールモノエステル、フェニル酢酸ペンタエリスリトールモノエステル、
酪酸ペンタエリスリトールジエステル、吉草酸ペンタエリスリトールジエステル、カプロン酸ペンタエリスリトールジエステル、カプリル酸ペンタエリスリトールジエステル、カプリン酸ペンタエリスリトールジエステル、ラウリン酸ペンタエリスリトールジエステル、ミリスチン酸ペンタエリスリトールジエステル、バルミチン酸ペンタエリスリトールジエステル、ステアリン酸ペンタエリスリトールジエステル、イソステアリン酸ペンタエリスリトールジエステル、オレイン酸ペンタエリスリトールジエステル、ベヘニン酸ペンタエリスリトールジエステル、シクロヘキサンカルボン酸ペンタエリスリトールジエステル、フェニル酢酸ペンタエリスリトールジエステル、
酪酸ジペンタエリスリトールジエステル、吉草酸ジペンタエリスリトールジエステル、カプロン酸ジペンタエリスリトールジエステル、カプリル酸ジペンタエリスリトールジエステル、カプリン酸ジペンタエリスリトールジエステル、ラウリン酸ジペンタエリスリトールジエステル、ミリスチン酸ジペンタエリスリトールジエステル、バルミチン酸ジペンタエリスリトールジエステル、ステアリン酸ジペンタエリスリトールジエステル、イソステアリン酸ジペンタエリスリトールジエステル、オレイン酸ジペンタエリスリトールジエステル、ベヘニン酸ジペンタエリスリトールジエステル、シクロヘキサンカルボン酸ジペンタエリスリトールジエステル、フェニル酢酸ジペンタエリスリトールジエステル、
酪酸ジペンタエリスリトールトリエステル、吉草酸ジペンタエリスリトールトリエステル、カプロン酸ジペンタエリスリトールトリエステル、カプリル酸ジペンタエリスリトールトリエステル、カプリン酸ジペンタエリスリトールトリエステル、ラウリン酸ジペンタエリスリトールトリエステル、ミリスチン酸ジペンタエリスリトールトリエステル、バルミチン酸ジペンタエリスリトールトリエステル、ステアリン酸ジペンタエリスリトールトリエステル、イソステアリン酸ジペンタエリスリトールトリエステル、オレイン酸ジペンタエリスリトールトリエステル、ベヘニン酸ジペンタエリスリトールトリエステル、シクロヘキサンカルボン酸ジペンタエリスリトールトリエステル、フェニル酢酸ジペンタエリスリトールトリエステル、
酪酸ジペンタエリスリトールテトラエステル、吉草酸ジペンタエリスリトールテトラエステル、カプロン酸ジペンタエリスリトールテトラエステル、カプリル酸ジペンタエリスリトールテトラエステル、カプリン酸ジペンタエリスリトールテトラエステル、ラウリン酸ジペンタエリスリトールテトラエステル、ミリスチン酸ジペンタエリスリトールテトラエステル、バルミチン酸ジペンタエリスリトールテトラエステル、ステアリン酸ジペンタエリスリトールテトラエステル、イソステアリン酸ジペンタエリスリトールテトラエステル、オレイン酸ジペンタエリスリトールテトラエステル、ベヘニン酸ジペンタエリスリトールテトラエステル、シクロヘキサンカルボン酸ジペンタエリスリトールテトラエステル、フェニル酢酸ジペンタエリスリトールテトラエステル、ならびにこれらのエチレンオキサイド付加物、プロピレンオキサイド付加物、およびブチロラクトン付加物などが挙げられる。
【０２９９】
上記一般式（３０９）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０３００】
【化６７】
2016143778.tif 000069
【０３０１】
上記式（３１０）中、Ｘは、Ｏ−，−Ｓ−，−ＮＨ−，または−ＮＣＨ3−を表し、Ｘ同士は同一でも異なってもよく、ｍ１は０〜１０の整数を表し、ｎ２０は２〜１００の整数を表し、ｒは水素原子またはメチル基を表し、ｒ1〜ｒ4は、それぞれ独立して、水素原子、メチル基、エチル基、または水酸基を表し、Ｘ同士、ｒ1同士、ｒ2同士、ｒ3同士、およびｒ4同士は同一でも異なっていてもよく、＃３は式（３００）のＲに含まれる炭素原子に結合する結合手を表す。なお、式（３１０）で表される基が水酸基を１つ含む基である場合は、式（３００）におけるｎ０は２〜５の整数を表す。
【０３０２】
ＦＧが上記一般式（３１０）で表される界面活性剤としては、例えば、酪酸グリセリンモノエステル、吉草酸グリセリンモノエステル、カプロン酸グリセリンモノエステル、カプリル酸グリセリンモノエステル、カプリン酸グリセリンモノエステル、ラウリン酸グリセリンモノエステル、ミリスチン酸グリセリンモノエステル、バルミチン酸グリセリンモノエステル、ステアリン酸グリセリンモノエステル、イソステアリン酸グリセリンモノエステル、オレイン酸グリセリンモノエステル、ベヘニン酸グリセリンモノエステル、シクロヘキサンカルボン酸グリセリンモノエステル、フェニル酢酸グリセリンモノエステル、グリセリンブチルエーテル、グリセリンペンチルエーテル、グリセリンヘキシルエーテル、グリセリンヘプチルエーテル、グリセリンオクチルエーテル、グリセリンノニルエーテル、グリセリンデシルエーテル、グリセリンウンデシルエーテル、グリセリンドデシルエーテル、グリセリントリデシルテトラデシルエーテル、グリセリンペンタデシルエーテル、グリセリンヘキサデシルエーテル、グリセリンヘプタデシルエーテル、グリセリンオクタデシルエーテル、グリセリンノナデシルエーテル、グリセリンイコサニルエーテル、
グリセリン−ブチルオキシエチルエーテル、グリセリン−ペンチルオキシエチルエーテル、グリセリン−ヘキシルオキシエチルエーテル、グリセリン−ヘプチルオキシエチルエーテル、グリセリン−オクチルオキシエチルエーテル、グリセリン−ノニルオキシエチルエーテル、グリセリン−デシルオキシエチルエーテル、グリセリン−ウンデシルオキシエチルエーテル、グリセリン−ドデシルオキシエチルエーテル、グリセリン−トリデシルテトラデシルオキシエチルエーテル、グリセリン−ペンタデシルオキシエチルエーテル、グリセリン−ヘキサデシルオキシエチルエーテル、グリセリン−ヘプタデシルオキシエチルエーテル、グリセリン−オクタデシルオキシエチルエーテル、グリセリン−ノナデシルオキシエチルエーテル、グリセリン−イコサニルオキシエチルエーテル、
酪酸ジグリセリンモノエステル、吉草酸ジグリセリンモノエステル、カプロン酸ジグリセリンモノエステル、カプリル酸ジグリセリンモノエステル、カプリン酸ジグリセリンモノエステル、ラウリン酸ジグリセリンモノエステル、ミリスチン酸ジグリセリンモノエステル、バルミチン酸ジグリセリンモノエステル、ステアリン酸ジグリセリンモノエステル、イソステアリン酸ジグリセリンモノエステル、オレイン酸ジグリセリンモノエステル、ベヘニン酸ジグリセリンモノエステル、シクロヘキサンカルボン酸ジグリセリンモノエステル、フェニル酢酸ジグリセリンモノエステル、
酪酸チオグリセリンモノチオエステル、吉草酸チオグリセリンモノチオエステル、カプロン酸チオグリセリンモノチオエステル、カプリル酸チオグリセリンモノチオエステル、カプリン酸チオグリセリンモノチオエステル、ラウリン酸チオグリセリンモノチオエステル、ミリスチン酸チオグリセリンモノチオエステル、バルミチン酸チオグリセリンモノチオエステル、ステアリン酸チオグリセリンモノチオエステル、イソステアリン酸チオグリセリンモノチオエステル、オレイン酸チオグリセリンモノチオエステル、ベヘニン酸チオグリセリンモノチオエステル、シクロヘキサンカルボン酸チオグリセリンモノチオエステル、フェニル酢酸チオグリセリンモノチオエステル、
１−酪酸アミド−２，３−プロパンジオール、１−吉草酸アミド−２，３−プロパンジオール、１−カプロン酸アミド−２，３−プロパンジオール、１−カプリル酸アミド−２，３−プロパンジオール、１−カプリン酸アミド−２，３−プロパンジオール、１−ラウリン酸アミド−２，３−プロパンジオール、１−ミリスチン酸アミド−２，３−プロパンジオール、１−バルミチン酸アミド−２，３−プロパンジオール、１−ステアリン酸アミド−２，３−プロパンジオール、１−イソステアリン酸アミド−２，３−プロパンジオール、１−オレイン酸アミド−２，３−プロパンジオール、１−ベヘニン酸アミド−２，３−プロパンジオール、１−シクロヘキサンカルボン酸アミド−２，３−プロパンジオール、１−フェニル酢酸アミド−２，３−プロパンジオール、
酪酸ソルビトールモノエステル、吉草酸ソルビトールモノエステル、カプロン酸ソルビトールモノエステル、カプリル酸ソルビトールモノエステル、カプリン酸ソルビトールモノエステル、ラウリン酸ソルビトールモノエステル、ミリスチン酸ソルビトールモノエステル、バルミチン酸ソルビトールモノエステル、ステアリン酸ソルビトールモノエステル、イソステアリン酸ソルビトールモノエステル、オレイン酸ソルビトールモノエステル、ベヘニン酸ソルビトールモノエステル、シクロヘキサンカルボン酸ソルビトールモノエステル、フェニル酢酸ソルビトールモノエステル、
酪酸ソルビトールジエステル、吉草酸ソルビトールジエステル、カプロン酸ソルビトールジエステル、カプリル酸ソルビトールジエステル、カプリン酸ソルビトールジエステル、ラウリン酸ソルビトールジエステル、ミリスチン酸ソルビトールジエステル、バルミチン酸ソルビトールジエステル、ステアリン酸ソルビトールジエステル、イソステアリン酸ソルビトールジエステル、オレイン酸ソルビトールジエステル、ベヘニン酸ソルビトールジエステル、シクロヘキサンカルボン酸ソルビトールジエステル、フェニル酢酸ソルビトールジエステル、
酪酸マンニトールモノエステル、吉草酸マンニトールモノエステル、カプロン酸マンニトールモノエステル、カプリル酸マンニトールモノエステル、カプリン酸マンニトールモノエステル、ラウリン酸マンニトールモノエステル、ミリスチン酸マンニトールモノエステル、バルミチン酸マンニトールモノエステル、ステアリン酸マンニトールモノエステル、イソステアリン酸マンニトールモノエステル、オレイン酸マンニトールモノエステル、ベヘニン酸マンニトールモノエステル、シクロヘキサンカルボン酸マンニトールモノエステル、フェニル酢酸マンニトールモノエステル、
酪酸マンニトールジエステル、吉草酸マンニトールジエステル、カプロン酸マンニトールジエステル、カプリル酸マンニトールジエステル、カプリン酸マンニトールジエステル、ラウリン酸マンニトールジエステル、ミリスチン酸マンニトールジエステル、バルミチン酸マンニトールジエステル、ステアリン酸マンニトールジエステル、イソステアリン酸マンニトールジエステル、オレイン酸マンニトールジエステル、ベヘニン酸マンニトールジエステル、シクロヘキサンカルボン酸マンニトールジエステル、フェニル酢酸マンニトールジエステル、
酪酸マンニトールトリエステル、吉草酸マンニトールトリエステル、カプロン酸マンニトールトリエステル、カプリル酸マンニトールトリエステル、カプリン酸マンニトールトリエステル、ラウリン酸マンニトールトリエステル、ミリスチン酸マンニトールトリエステル、バルミチン酸マンニトールトリエステル、ステアリン酸マンニトールトリエステル、イソステアリン酸マンニトールトリエステル、オレイン酸マンニトールトリエステル、ベヘニン酸マンニトールトリエステル、シクロヘキサンカルボン酸マンニトールトリエステル、フェニル酢酸マンニトールトリエステル、
酪酸マンニトールテトラエステル、吉草酸マンニトールテトラエステル、カプロン酸マンニトールテトラエステル、カプリル酸マンニトールテトラエステル、カプリン酸マンニトールテトラエステル、ラウリン酸マンニトールテトラエステル、ミリスチン酸マンニトールテトラエステル、バルミチン酸マンニトールテトラエステル、ステアリン酸マンニトールテトラエステル、イソステアリン酸マンニトールテトラエステル、オレイン酸マンニトールテトラエステル、ベヘニン酸マンニトールテトラエステル、シクロヘキサンカルボン酸マンニトールテトラエステル、フェニル酢酸マンニトールテトラエステル、ならびにこれらのエチレンオキサイド付加物、プロピレンオキサイド付加物、およびブチロラクトン付加物などが挙げられる。
【０３０３】
上記一般式（３１０）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０３０４】
【化６８】
2016143778.tif 000070
【０３０５】
上記式（３１２）中、Ｘ3およびＸ4は、独立して、−ＣＨ2−、−ＣＨ（ＯＨ）−、または−ＣＯ−を表し、ｎ30は０〜３の整数を表し、ｎ50は０〜５の整数を表し、ｎ30が２以上の場合、Ｘ3同士は同一でも異なってもよく、ｎ50が２以上の場合、Ｘ4同士は同一でも異なっても良く、＃３は式（３００）のＲに含まれる炭素原子に結合する結合手を表す。
【０３０６】
ＦＧが上記一般式（３１２）で表される界面活性剤としては、例えば、酪酸リボース、吉草酸リボース、カプロン酸リボース、カプリル酸リボース、カプリン酸リボース、ラウリン酸リボース、ミリスチン酸リボース、バルミチン酸リボース、ステアリン酸リボース、イソステアリン酸リボース、オレイン酸リボース、ベヘニン酸リボース、シクロヘキサンカルボン酸リボース、フェニル酢酸リボース、
酪酸アスコルビン酸、吉草酸アスコルビン酸、カプロン酸アスコルビン酸、カプリル酸アスコルビン酸、カプリン酸アスコルビン酸、ラウリン酸アスコルビン酸、ミリスチン酸アスコルビン酸、バルミチン酸アスコルビン酸、ステアリン酸アスコルビン酸、イソステアリン酸アスコルビン酸、オレイン酸アスコルビン酸、ベヘニン酸アスコルビン酸、シクロヘキサンカルボン酸アスコルビン酸、フェニル酢酸アスコルビン酸、
酪酸キシロール、吉草酸キシロール、カプロン酸キシロール、カプリル酸キシロール、カプリン酸キシロール、ラウリン酸キシロール、ミリスチン酸キシロール、バルミチン酸キシロール、ステアリン酸キシロール、イソステアリン酸キシロール、オレイン酸キシロール、ベヘニン酸キシロール、シクロヘキサンカルボン酸キシロール、フェニル酢酸キシロール、
酪酸ソルビタン、吉草酸ソルビタン、カプロン酸ソルビタン、カプリル酸ソルビタン、カプリン酸ソルビタン、ラウリン酸ソルビタン、ミリスチン酸ソルビタン、バルミチン酸ソルビタン、ステアリン酸ソルビタン、イソステアリン酸ソルビタン、オレイン酸ソルビタン、ベヘニン酸ソルビタン、シクロヘキサンカルボン酸ソルビタン、フェニル酢酸ソルビタン、
酪酸グルコース、吉草酸グルコース、カプロン酸グルコース、カプリル酸グルコース、カプリン酸グルコース、ラウリン酸グルコース、ミリスチン酸グルコース、バルミチン酸グルコース、ステアリン酸グルコース、イソステアリン酸グルコース、オレイン酸グルコース、ベヘニン酸グルコース、シクロヘキサンカルボン酸グルコース、フェニル酢酸グルコース、
酪酸グルコノ−１，５−ラクトン、吉草酸グルコノ−１，５−ラクトン、カプロン酸グルコノ−１，５−ラクトン、カプリル酸グルコノ−１，５−ラクトン、カプリン酸グルコノ−１，５−ラクトン、ラウリン酸グルコノ−１，５−ラクトン、ミリスチン酸グルコノ−１，５−ラクトン、バルミチン酸グルコノ−１，５−ラクトン、ステアリン酸グルコノ−１，５−ラクトン、イソステアリン酸グルコノ−１，５−ラクトン、オレイン酸グルコノ−１，５−ラクトン、ベヘニン酸グルコノ−１，５−ラクトン、シクロヘキサンカルボン酸グルコノ−１，５−ラクトン、フェニル酢酸グルコノ−１，５−ラクトン、ならびにこれらのエチレンオキサイド付加物、プロピレンオキサイド付加物、ブチロラクトン付加物、およびこれらを脱水縮合した多量体などが挙げられる。
【０３０７】
上記一般式（３１２）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０３０８】
【化６９】
2016143778.tif 000071
【０３０９】
上記式（３１３）中、＃３は式（３００）のＲに含まれる炭素原子に結合する結合手を表し、Ｕ1〜Ｕ3は、それぞれ独立して、水酸基またはＲに含まれる炭素原子に結合する酸素原子（Ｏ-＃３）を表す。
【０３１０】
ＦＧが上記一般式（３１３）で表される界面活性剤としては、例えば、酪酸ショ糖、吉草酸ショ糖、カプロン酸ショ糖、カプリル酸ショ糖、カプリン酸ショ糖、ラウリン酸ショ糖、ミリスチン酸ショ糖、バルミチン酸ショ糖、ステアリン酸ショ糖、イソステアリン酸ショ糖、オレイン酸ショ糖、ベヘニン酸ショ糖、シクロヘキサンカルボン酸ショ糖、フェニル酢酸ショ糖、ならびにこれらのエチレンオキサイド付加物、プロピレンオキサイド付加物、ブチロラクトン付加物、およびこれらを脱水縮合した多量体などが挙げられる。
【０３１１】
ＦＧが一般式（３１３）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０３１２】
ＦＧが一般式（３０９）〜（３１３）で表される水酸基を２個以上有する界面活性剤の中では、ＦＧが一般式（３１０）および（３１２）で表される界面活性剤が比較的好ましい。
【０３１３】
上記ＦＧとなる、カチオン性親水基を含む基としては、例えば、下記一般式（３１４）〜（３１９）で表される親水基が挙げられる。
【０３１４】
【化７０】
2016143778.tif 000072
【０３１５】
上記式（３１４）中、Ａ（−）は、ハロゲンイオン、蟻酸イオン、酢酸イオン、硫酸イオン、硫酸水素イオン、燐酸イオン、または燐酸水素イオンを表し、Ｒ10およびＲ20は独立して、水素原子、炭素数１〜４のアルキル基、水酸基、または炭素数１〜４のヒドロキシアルキル基を表し、＃３は式（３００）のＲに含まれる炭素原子に結合する結合手を表す。
【０３１６】
【化７１】
2016143778.tif 000073
【０３１７】
上記式（３１５）中、Ｒ10は、水素原子、炭素数１〜４のアルキル基、水酸基、または炭素数１〜４のヒドロキシアルキル基を表し、＃３は式（３００）のＲに含まれる炭素原子に結合する結合手を表す。
【０３１８】
【化７２】
2016143778.tif 000074
【０３１９】
上記式（３１６）中、Ａ（−）は、ハロゲンイオン、蟻酸イオン、酢酸イオン、硫酸イオン、硫酸水素イオン、燐酸イオン、または燐酸水素イオンを表し、Ｒ6〜Ｒ8は、独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃３は式（３００）のＲに含まれる炭素原子に結合する結合手を表す。
【０３２０】
ＦＧが上記一般式（３１６）で表される界面活性剤としては、例えば、オクチル−トリメチルアンモニウムクロライド、ノニル−トリメチルアンモニウムクロライド、デシル−トリメチルアンモニウムクロライド、ドデシル−トリメチルアンモニウムクロライド、テトラデシル−トリメチルアンモニウムクロライド、ヘキサデシル−トリメチルアンモニウムクロライド、オクタデシル−トリメチルアンモニウムクロライド、イコサニル−トリメチルアンモニウムクロライド、
オクチル−ベンジルジメチルアンモニウムクロライド、ノニル−ベンジルジメチルアンモニウムクロライド、デシル−ベンジルジメチルアンモニウムクロライド、ドデシル−ベンジルジメチルアンモニウムクロライド、テトラデシル−ベンジルジメチルアンモニウムクロライド、ヘキサデシル−ベンジルジメチルアンモニウムクロライド、オクタデシル−ベンジルジメチルアンモニウムクロライド、イコサニル−ベンジルジメチルアンモニウムクロライド、
オクチル−ドデシルジメチルアンモニウムクロライド、ノニル−ドデシルジメチルアンモニウムクロライド、デシル−ドデシルジメチルアンモニウムクロライド、ドデシル−ドデシルジメチルアンモニウムクロライド、テトラデシル−ドデシルジメチルアンモニウムクロライド、ヘキサデシル−ドデシルジメチルアンモニウムクロライド、オクタデシル−ドデシルジメチルアンモニウムクロライド、イコサニル−ドデシルジメチルアンモニウムクロライド、
オクチル−オクタデシルジメチルアンモニウムクロライド、ノニル−オクタデシルジメチルアンモニウムクロライド、デシル−オクタデシルジメチルアンモニウムクロライド、ドデシル−オクタデシルジメチルアンモニウムクロライド、テトラデシル−オクタデシルジメチルアンモニウムクロライド、ヘキサデシル−オクタデシルジメチルアンモニウムクロライド、オクタデシル−オクタデシルジメチルアンモニウムクロライド、イコサニル−オクタデシルジメチルアンモニウムクロライド、
オクチル−トリメチルアンモニウムブロマイド、ノニル−トリメチルアンモニウムブロマイド、デシル−トリメチルアンモニウムブロマイド、ドデシル−トリメチルアンモニウムブロマイド、テトラデシル−トリメチルアンモニウムブロマイド、ヘキサデシル−トリメチルアンモニウムブロマイド、オクタデシル−トリメチルアンモニウムブロマイド、イコサニル−トリメチルアンモニウムブロマイド、
オクチル−ベンジルジメチルアンモニウムブロマイド、ノニル−ベンジルジメチルアンモニウムブロマイド、デシル−ベンジルジメチルアンモニウムブロマイド、ドデシル−ベンジルジメチルアンモニウムブロマイド、テトラデシル−ベンジルジメチルアンモニウムブロマイド、ヘキサデシル−ベンジルジメチルアンモニウムブロマイド、オクタデシル−ベンジルジメチルアンモニウムブロマイド、イコサニル−ベンジルジメチルアンモニウムブロマイド、
オクチル−ドデシルジメチルアンモニウムブロマイド、ノニル−ドデシルジメチルアンモニウムブロマイド、デシル−ドデシルジメチルアンモニウムブロマイド、ドデシル−ドデシルジメチルアンモニウムブロマイド、テトラデシル−ドデシルジメチルアンモニウムブロマイド、ヘキサデシル−ドデシルジメチルアンモニウムブロマイド、オクタデシル−ドデシルジメチルアンモニウムブロマイド、イコサニル−ドデシルジメチルアンモニウムブロマイド、
オクチル−オクタデシルジメチルアンモニウムブロマイド、ノニル−オクタデシルジメチルアンモニウムブロマイド、デシル−オクタデシルジメチルアンモニウムブロマイド、ドデシル−オクタデシルジメチルアンモニウムブロマイド、テトラデシル−オクタデシルジメチルアンモニウムブロマイド、ヘキサデシル−オクタデシルジメチルアンモニウムブロマイド、オクタデシル−オクタデシルジメチルアンモニウムブロマイド、イコサニル−オクタデシルジメチルアンモニウムブロマイド、
ジブチル−ジメチル−アンモニウムクロライド、ジペンチル−ジメチル−アンモニウムクロライド、ジヘキシル−ジメチル−アンモニウムクロライド、ジペンチル−ジメチル−アンモニウムクロライド、ジオクチル−ジメチル−アンモニウムクロライド、ジノニル−ジメチル−アンモニウムクロライド、ジデシル−ジメチル−アンモニウムクロライド、ジウンデシル−ジメチル−アンモニウムクロライド、ジトリデシル−ジメチル−アンモニウムクロライド、ジテトラデシル−ジメチル−アンモニウムクロライド、ジペンタデシル−ジメチル−アンモニウムクロライド、ジヘキサデシル−ジメチル−アンモニウムクロライド、ジヘプタデシル−ジメチル−アンモニウムクロライド、ジオクタデシル−ジメチル−アンモニウムクロライド、ジノナデシル−ジメチル−アンモニウムクロライド、ジイコサニル−ジメチル−アンモニウムクロライド、
ジブチル−ジメチル−アンモニウムブロマイド、ジペンチル−ジメチル−アンモニウムブロマイド、ジヘキシル−ジメチル−アンモニウムブロマイド、ジペンチル−ジメチル−アンモニウムブロマイド、ジオクチル−ジメチル−アンモニウムブロマイド、ジノニル−ジメチル−アンモニウムブロマイド、ジデシル−ジメチル−アンモニウムブロマイド、ジウンデシル−ジメチル−アンモニウムブロマイド、ジトリデシル−ジメチル−アンモニウムブロマイド、ジテトラデシル−ジメチル−アンモニウムブロマイド、ジペンタデシル−ジメチル−アンモニウムブロマイド、ジヘキサデシル−ジメチル−アンモニウムブロマイド、ジヘプタデシル−ジメチル−アンモニウムブロマイド、ジオクタデシル−ジメチル−アンモニウムブロマイド、ジノナデシル−ジメチル−アンモニウムブロマイド、ジイコサニル−ジメチル−アンモニウムブロマイドなどが挙げられる。
【０３２１】
ＦＧが一般式（３１６）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０３２２】
【化７３】
2016143778.tif 000075
【０３２３】
上記式（３１７）中、Ａ（−）は、ハロゲンイオン、蟻酸イオン、酢酸イオン、硫酸イオン、硫酸水素イオン、燐酸イオン、または燐酸水素イオンを表し、Ｒ6〜Ｒ8は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃３は式（３００）のＲに含まれる炭素原子に結合する結合手を表す。
【０３２４】
【化７４】
2016143778.tif 000076
【０３２５】
上記式（３１８）中、Ｒ6およびＲ7は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃３は式（３００）のＲ（に含まれる炭素原子）に結合する結合手を表す。
【０３２６】
ＦＧが上記一般式（３１８）で表される界面活性剤としては、例えば、ブチル−ジメチルベタイン、ペンチル−ジメチルベタイン、ヘキシル−ジメチルベタイン、ヘプチル−ジメチルベタイン、オクチル−ジメチルベタイン、ノニル−ジメチルベタイン、デシル−ジメチルベタイン、ウンデシル−ジメチルベタイン、ドデシル−ジメチルベタイン、テトラデシル−ジメチルベタイン、トリデシル−ジメチルベタイン、ペンタデシル−ジメチルベタイン、ヘキサデシル−ジメチルベタイン、ヘプタデシル−ジメチルベタイン、オクタデシル−ジメチルベタイン、ノナデシル−ジメチルベタイン、イコサニル−ジメチルベタイン、
ブチル−ベンジルメチルベタイン、ペンチル−ベンジルメチルベタイン、ヘキシル−ベンジルメチルベタイン、ヘプチル−ベンジルメチルベタイン、オクチル−ベンジルメチルベタイン、ノニル−ベンジルメチルベタイン、デシル−ベンジルメチルベタイン、ウンデシル−ベンジルメチルベタイン、ドデシル−ベンジルメチルベタイン、トリデシルベンジルメチルベタイン、テトラデシルベンジルメチルベタイン、ペンタデシル−ベンジルメチルベタイン、ヘキサデシル−ベンジルメチルベタイン、ヘプタデシル−ベンジルメチルベタイン、オクタデシル−ベンジルメチルベタイン、ノナデシル−ベンジルメチルベタイン、イコサニル−ベンジルメチルベタイン、
ブチル−シクロヘキシルメチルベタイン、ペンチル−シクロヘキシルメチルベタイン、ヘキシル−シクロヘキシルメチルベタイン、ヘプチル−シクロヘキシルメチルベタイン、オクチル−シクロヘキシルメチルベタイン、ノニル−シクロヘキシルメチルベタイン、デシル−シクロヘキシルメチルベタイン、ウンデシル−シクロヘキシルメチルベタイン、ドデシル−シクロヘキシルメチルベタイン、トリデシルシクロヘキシルメチルベタイン、テトラデシルシクロヘキシルメチルベタイン、ペンタデシル−シクロヘキシルメチルベタイン、ヘキサデシル−シクロヘキシルメチルベタイン、ヘプタデシル−シクロヘキシルメチルベタイン、オクタデシル−シクロヘキシルメチルベタイン、ノナデシル−シクロヘキシルメチルベタイン、イコサニル−シクロヘキシルメチルベタイン、
ブチル−ドデシルメチルベタイン、ペンチル−ドデシルメチルベタイン、ヘキシル−ドデシルメチルベタイン、ヘプチル−ドデシルメチルベタイン、オクチル−ドデシルメチルベタイン、ノニル−ドデシルメチルベタイン、デシル−ドデシルメチルベタイン、ウンデシル−ドデシルメチルベタイン、ドデシル−ドデシルメチルベタイン、トリデシルドデシルメチルベタイン、テトラデシルドデシルメチルベタイン、ペンタデシル−ドデシルメチルベタイン、ヘキサデシル−ドデシルメチルベタイン、ヘプタデシル−ドデシルメチルベタイン、オクタデシル−ドデシルメチルベタイン、ノナデシル−ドデシルメチルベタイン、イコサニル−ドデシルメチルベタイン、ならびにこれらのハロゲン化水素付加物、カルボン付加物、アンモニア付加物、アミン付加物、アルカリ金属水酸化物付加物、およびアルカリ土類金属水酸化物付加物などが挙げられる。
【０３２７】
ＦＧが一般式（３１８）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０３２８】
【化７５】
2016143778.tif 000077
【０３２９】
上記式（３１９）中、Ｒ6およびＲ7は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃３は式（３００）のＲに含まれる炭素原子に結合する結合手を表す。なお、上記式（３１９）中、Ｎ→ＯはＮ+−Ｏ-、またはＮ＝Ｏとも表記される基である。
【０３３０】
ＦＧが一般式（３１４）〜（３１９）で表されるカチオン性界面活性剤の中では、ＦＧが一般式（３１６）および（３１８）で表される界面活性剤が比較的好ましい。
【０３３１】
また、その他の界面活性剤（ＩＩＩ）としては、例えば、スルホン酸基とアンモニウム基を有するベタイン系界面活性剤を挙げることができる。例えば、ジメチルエチルアンモニウムプロパンスルホン酸、３−(ベンゼンジメチルアンモニオ)プロパンスルホン酸、３−（Ｎ,Ｎ−ジメチルラウリルアンモニオ）プロパンスルホン酸、３−（Ｎ,Ｎ−ジメチルミリスチルアンモニオ）プロパンスルホン酸、３−（Ｎ,Ｎ−ジメチルパルミチルアンモニオ）プロパンスルホン酸、３−（Ｎ,Ｎ−ジメチルステアリルアンモニオ）プロパンスルホン酸などが挙げられえる。
【０３３２】
上記重合性組成物（Ｂ）中、上記界面活性剤（ＩＩＩ）は、化合物（Ｉ'）および化合物（ＩＩ）の合計に対して、通常０．０００１〜５０重量％の範囲で含まれ、好ましくは０．００１〜２０重量％の範囲、より好ましくは０．０１〜１０重量％の範囲で含まれる。このような範囲で界面活性剤（ＩＩＩ）が含まれた組成物を重合することにより、上記化合物（Ｉ'）に由来する親水基が硬化物の表面に濃縮されやすくなり、例えば硬化物が単層膜である場合には、その表面に親水基が傾斜しやすくなる。なお、上記重合性組成物（Ａ）中に、界面活性剤（ＩＩＩ）が含まれる場合には、化合物（Ｉ）および化合物（ＩＩ）の合計に対して、通常０．０００１〜５０重量％の範囲で含まれ、好ましくは０．００１〜２０重量％の範囲、より好ましくは０．０１〜１０重量％の範囲で含まれる。
【０３３３】
重合性組成物（Ａ）には、上記化合物（Ｉ）および化合物（ＩＩ）に加えて、溶解パラメーターσが９．１(ｃａｌ／ｃｍ3)1/2以上の溶剤が含まれていることが好ましい。このような溶剤を含む重合性組成物（Ａ）の塗膜から溶剤を除去することにより、化合物（Ｉ）に由来する親水基が表面に偏析した単層膜が得られる。
【０３３４】
上記好ましいＳＰ値の範囲にある溶剤としては、例えば、メタノール、エタノール、１−プロパノール、イソプロパノール（ＩＰＡ）、１−ブタノール、イソブタノール、１−ペンタノール（１−アミルアルコール）、イソペンタノール、２−ペンタノール、３−ペンタノール、シクロヘキサノール、１−メトキシ−２−プロパノール（メトキシプロパノール）、２−メトキシ−１−プロパノール、２−メトキシ−１−エタノール（メトキシエタノール）、２−イソプロポキシ−１−エタノール、アセトニトリル、および水等が挙げられる。これら溶剤の中でも、メタノール、エタノール、１−プロパノール、１−ブタノール、１−ペンタノール（１−アミルアルコール）などの、ＳＰ値で９．０（ｃａｌ／ｃｍ3）以上の１級アルコール、および１−メトキシ−２−プロパノール（メトキシプロパノール）、２−メトキシ−１−エタノール（メトキシエタノール）、２−イソプロポキシ−１−エタノール等のＳＰ値で９．１（ｃａｌ／ｃｍ3）以上のアルコキシアルコールがより好ましい。
【０３３５】
ここでいう溶解パラメーター（ＳＰ値）は以下に示す簡易計算法によって容易に計算することができる。
【０３３６】
溶解パラメーターσの計算式
１）１ｍｏｌ当たりの蒸発潜熱
Ｈｂ＝２１×（２７３＋Ｔｂ）  （単位：ｃａｌ／ｍｏｌ），Ｔｂ：沸点（℃）
２）２５℃での１ｍｏｌ当たりの蒸発潜熱
Ｈ２５＝Ｈｂ×｛１＋０．１７５×（Ｔｂ−２５）／１００｝  （単位：ｃａｌ／ｍｏｌ），Ｔｂ：沸点（℃）
３）分子間結合エネルギー  Ｅ＝Ｈ２５−５９６  （単位：ｃａｌ／ｍｏｌ）
４）溶剤１ｍｌ（ｃｍ3）当たりの分子間結合エネルギー
Ｅ１＝Ｅ×Ｄ／Ｍｗ  （単位：ｃａｌ／ｃｍ3），Ｄ：密度（ｇ／ｃｍ3），ＭＷ：分子量
５）溶解パラメーター（ＳＰ値）  σ＝（Ｅ１）1/2  （単位：ｃａｌ／ｃｍ3）1/2
重合性組成物（Ｂ）は、化合物（Ｉ’）および化合物（ＩＩ）に加え界面活性剤（ＩＩＩ）を含む場合、その組成物に溶剤を含まない場合でも、親水基が表面に偏析した硬化物が得られる。しかし、組成物から硬化物、例えば単層膜を作製する際の作業性などを考慮すると、重合性組成物（Ｂ）は溶剤を含んでいてもよい。
【０３３７】
重合性組成物（Ｂ）に比較的多くの溶剤を含む状態（低固形分）で使用する場合は、低極性の溶剤のみを大量に用いると、化合物（Ｉ’）または化合物（ＩＩ）が分離して、均一な組成の組成物が作製できない場合があり、その状態の組成物を基材に塗布すると、均一な組成の塗膜が得られない場合がある。したがって、溶解性の観点から、高極性の溶剤が少なくとも１種含まれていた方が好ましい傾向にある。このような高極性の溶剤としては、溶解度パラメーター（ＳＰ値）σで９．１（ｃａｌ／ｃｍ3）1/2以上の溶剤が好ましい。溶解度パラメーター（ＳＰ値）σで９．１（ｃａｌ／ｃｍ3）1/2以上の範囲にある溶剤としては、上述した化合物が挙げられる。
【０３３８】
なお、上記重合性組成物（Ａ）または（Ｂ）に含まれ得る溶剤としては、表面が親水性の硬化物が得られる限り特に制限はないが、本発明で用いる単量体組成物に含まれる構成成分に対して反応したり、該構成成分と塩を形成したりするなど相互作用の強すぎる溶剤、および沸点が高すぎる溶剤、例えば沸点が２００℃を超える溶剤は好ましくない。例えば、エタノールアミン、ジエタノールアミン、トリエタノールアミン、Ｎ−エチル−エタノールアミン、Ｎ−（２−エチルヘキシル）エタノールアミン、Ｎ−ブチル−ジエタノールアミン、Ｎ−ヘキシル−ジエタノールアミン、Ｎ−ラウリル−ジエタノールアミン、Ｎ−セチル−ジエタノールアミンなどのヒドロキシエチルアミノ構造を有するエタノールアミン系化合物〔ＮＲａＲｂ（ＣＨ2ＣＨ2ＯＨ）：  ＲａおよびＲｂは独立して、水素、炭素数１〜１５のアルキル基、またはＣＨ2ＣＨ2ＯＨ基である。〕は、化合物（Ｉ）に含まれる親水基と相互作用、例えばスルホン酸基に代表されるアニオン性親水基とは塩または塩に近い形を形成しやすく、また蒸発しにくいため、塗布した混合物から溶剤を除去しようとしても、外気に接する表面へ移動しにくく内部に残留する傾向にある。したがって、化合物（Ｉ）または化合物（Ｉ’）に含まれる親水基が、塗布物の外気に接する表面への傾斜（集中化）起こりにくい傾向にある。そのため、上記エタノールアミン系化合物は溶剤としては望ましくない。
【０３３９】
上記重合性組成物（Ａ）または（Ｂ）に含まれ得る溶剤の量は、本発明により得られる単層膜の物性、経済性等を考慮して適宜決定できる。上記重合性組成物（Ａ）または（Ｂ）に含有される固形分（化合物（Ｉ）または（Ｉ’）、（ＩＩ）、（ＩＩＩ）、必要に応じて含まれる後述するアルコキシシラン化合物、シリカ粒子および添加剤の合計量）の濃度（固形分／（固形分＋溶剤）×１００）で、通常１重量％以上、好ましくは１０〜９０重量％、より好ましくは２０〜８０重量％、さらに好ましくは３０〜７０重量％の範囲である。
【０３４０】
上記組成物本発明の組成物には、さらに必要に応じて、その他の成分が含まれていてもよい。
【０３４１】
その他の成分としては、例えばアルコキシシラン化合物が挙げられる。本発明の組成物中にアルコキシシラン化合物が含まれることにより、膜の硬度を向上させることができる。
【０３４２】
アルコキシシラン化合物としては、例えば、ビニルトリメトキシシラン、ビニルトリエトキシシラン、２−（３，４エポキシシクロへキシル）エチルトリメトキシシラン、３−グリシドキシプロピルメチルジエトキシシラン、３−グリシドキシプロピルトリエトキシシラン、ｐ−スチリルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン、Ｎ−２（アミノエチル）−３−アミノプロピルメチルジメトキシシラン、Ｎ−２（アミノエチル）３−アミノプロピルトリメトキシシラン、Ｎ−２（アミノエチル）３−アミノプロピルトリエトキシシラン、３−アミノプロピルトリメトキシシラン、３−アミノプロピルトリエトキシシラン、３−トリエトキシシリル−Ｎ−（１，３−ジメチル-ブチリデン) プロピルアミン、Ｎ−フェニル−３−アミノプロピルトリメトキシシラン、Ｎ−（ビニルベンジル）−２−アミノエチル−３−アミノプロピルトリメトキシシランの塩酸塩
３−ウレイドプロピルトリエトキシシラン、３−クロロプロピルトリメトキシシラン、３−メルカプトプロピルメチルジメトキシシラン、３−メルカプトプロピルトリメトキシシラン、ビス（トリエトキシシリルプロピル）テトラスルフィド、３−イソシアネートプロピルトリエトキシシラン、テトラメトキシシラン、テトラエトキシシラン、メチルトリメトキシシラン、メチルトリエトキシシラン、ジメチルジエトキシシラン、フェニルトリエトキシシラン、ヘキサメチルジシラザン、ヘキシルトリメトキシシラン、デシルトリメトキシシランが挙げられる。
【０３４３】
また、上記アルコキシシラン化合物を加水分解、縮合した化合物もその他の成分として含まれていても良い。
【０３４４】
さらにその他成分としては、例えば、シリカ粒子が挙げられる。本発明の組成物中にシリカ粒子が含まれることにより、レベリング性を向上させたり、つや消し効果（光沢制御）を付与することなどができる。
【０３４５】
上記重合性組成物（Ａ）または（Ｂ）中、上記シリカ粒子は、通常０．００００１〜５０重量％の範囲、好ましくは０．０００１〜３０重量％の範囲、より好ましくは０．００１〜２０重量％の範囲で含まれる。
【０３４６】
上記重合性組成物（Ａ）または（Ｂ）には、上記アルコキシシラン化合物およびシリカ粒子以外にも、その他の成分として、例えば、重合開始剤、重合促進剤、紫外線吸収剤、ヒンダードアミン系光安定剤（ＨＡＬＳ）、溶剤、触媒、赤外線吸収剤、ラジカル捕捉剤、内部離型剤、酸化防止剤、重合禁止剤、色素、バインダー、分散剤、レベリング剤等の添加剤が含まれていてもよい。
【０３４７】
上記重合性組成物（Ａ）または（Ｂ）から本発明の単層膜を製造する際には、その組成物を硬化させるが、放射線、例えば、紫外線により硬化させる場合には、光重合開始剤を混合物に添加することが好ましい。また、熱により重合させる場合には、熱重合開始剤を添加することが好ましい。
【０３４８】
光重合開始剤としては、光ラジカル重合開始剤、光カチオン重合開始剤、および光アニオン重合開始剤等が挙げられるが、これら光重合開始剤の中でも、光ラジカル重合開始剤が好ましい。
【０３４９】
上記光ラジカル重合開始剤としては、例えば、イルガキュアー１２７（チバ・スペシャリティー・ケミカルズ社製）、イルガキュアー６５１（チバ・スペシャリティー・ケミカルズ社製）、イルガキュアー１８４（チバ・スペシャリティー・ケミカルズ社製）、ダロキュアー１１７３（チバ・スペシャリティー・ケミカルズ社製）、ベンゾフェノン、４−フェニルベンゾフェノン、イルガキュアー５００（チバ・スペシャリティー・ケミカルズ社製）、イルガキュアー２９５９（チバ・スペシャリティー・ケミカルズ社製）、イルガキュアー９０７（チバ・スペシャリティー・ケミカルズ社製）、イルガキュアー３６９（チバ・スペシャリティー・ケミカルズ社製）、イルガキュアー１３００（チバ・スペシャリティー・ケミカルズ社製）、イルガキュアー８１９（チバ・スペシャリティー・ケミカルズ社製）、イルガキュアー１８００（チバ・スペシャリティー・ケミカルズ社製）、ダロキュアーＴＰＯ（チバ・スペシャリティー・ケミカルズ社製）、ダロキュアー４２６５（チバ・スペシャリティー・ケミカルズ社製）、イルガキュアーＯＸＥ０１（チバ・スペシャリティー・ケミカルズ社製）、イルガキュアーＯＸＥ０２（チバ・スペシャリティー・ケミカルズ社製））、エサキュアーＫＴ５５（ランベルティー社製）、エサキュアーＯＮＥ（ランベルティー社製）、エサキュアーＫＩＰ１５０（ランベルティー社製）、エサキュアーＫＩＰ１００Ｆ（ランベルティー社製）、エサキュアーＫＴ３７（ランベルティー社製）、エサキュアーＫＴＯ４６（ランベルティー社製）、エサキュアー１００１Ｍ（ランベルティー社製）、エサキュアーＫＩＰ／ＥＭ（ランベルティー社製）、エサキュアーＤＰ２５０（ランベルティー社製）、エサキュアーＫＢ１（ランベルティー社製）、２，４−ジエチルチオキサントン等が挙げられる。
【０３５０】
これら光重合開始剤の中でも、イルガキュアー１２７（チバ・スペシャリティー・ケミカルズ社製）、イルガキュアー１８４（チバ・スペシャリティー・ケミカルズ社製）、ダロキュアー１１７３（チバ・スペシャリティー・ケミカルズ社製）、イルガキュアー５００（チバ・スペシャリティー・ケミカルズ社製）、イルガキュアー８１９（チバ・スペシャリティー・ケミカルズ社製）、ダロキュアーＴＰＯ（チバ・スペシャリティー・ケミカルズ社製）、エサキュアーＯＮＥ（ランベルティー社製）、エサキュアーＫＩＰ１００Ｆ（ランベルティー社製）、エサキュアーＫＴ３７（ランベルティー社製）およびエサキュアーＫＴＯ４６（ランベルティー社製）などが好ましい。
【０３５１】
上記光カチオン重合開始剤としては、例えば、イルガキュアー２５０（チバ・スペシャリティー・ケミカルズ社製）、イルガキュアー７８４（チバ・スペシャリティー・ケミカルズ社製）、エサキュアー１０６４（ランベルティー社製）、ＣＹＲＡＵＲＥ ＵＶＩ６９９０（ユニオンカーバイト日本社製）、アデカオプトマーＳＰ−１７２（旭電化社製）、アデカオプトマーＳＰ−１７０（旭電化社製）、アデカオプトマーＳＰ−１５２（旭電化社製）、アデカオプトマーＳＰ−１５０（旭電化社製）等が挙げられる。
【０３５２】
上記熱重合開始剤としては、例えば、メチルイソブチルケトンパーオキサイド、シクロヘキサノンパーオキサイド等のケトンパーオキサイド類；
イソブチリルパーオキサイド、ｏ−クロロベンゾイルパーオキサイド、ベンゾイルパーオキサイド等のジアシルパーオキサイド類；
トリス（ｔ−ブチルパーオキシ）トリアジン、ｔ−ヌチルクミルパーオキサイド等のジアルキルパーオキサイド類；
２，２−ビス（４，４−ジ−ｔ−ブチルパーオキシシクロヘキシル）プロパン、２，２−ジ（ｔ−ブチルパーオキシ）ブタン等のパーオキシケタール類；
α−クミルパーオキシネオデカノエート、ｔ−ブチルパーオキシピバレート、２，４，４−トリメチルペンニルパーオキシ−２−エチルヘキサノエート、ｔ−ブチルパーオキシ−２−エチルヘキサノエート、ｔ−ブチルパーオキシ−３，５，５−トリメチルヘキサノエート等のアルキルパーエステル類；
ジ−３−メトキシブチルパーオキシジカーボネート、ビス（４−ｔ−ブチルシクロヘキシル）パーオキシジカーボネート、ｔ−ブチルパーオキシイソプロピルカーボネート、ジエチレングリコールビス（ｔ−ブチルパーオキシカーボネート）等のパーカボネート類等が挙げられる。
【０３５３】
上記光重合開始剤および熱重合開始剤の使用量は、化合物（Ｉ）および（ＩＩ）、または化合物（Ｉ’）および（ＩＩ）の合計に対して、好ましくは０．１〜２０重量％の範囲、より好ましくは０．５〜１０重量％の範囲、さらに好ましくは１〜５重量％の範囲である。
【０３５４】
上記光重合開始剤を使用する場合には、光重合促進剤を併用してもよい。光重合促進剤としては、例えば、２，２−ビス（２−クロロフェニル）−４，５'−テトラフェニル−２'Ｈ−＜１，２'＞ビイミダゾルイル、トリス（４−ジメチルアミノフェニル）メタン、４，４'−ビス（ジメチルアミノ）ベンゾフェノン、２−エチルアントラキノン、カンファーキノン等が挙げられる。
【０３５５】
本発明の単層膜を、例えば反射防止膜などの光学機能膜として使用し、長期間外部に曝されても変質しないようにするためには、本発明の組成物に、さらに紫外線吸収剤、ヒンダードアミン系光安定剤を添加した耐候処方の組成物とすることが望ましい。
【０３５６】
上記紫外線吸収剤は特に限定はされず、例えば、ベンゾトリアゾール系紫外線吸収剤、トリアジン系紫外線吸収剤、ベンゾフェノン系紫外線吸収剤、ベンゾエート系紫外線吸収剤、プロパンジオック酸エステル系紫外線吸収剤、オキサニリド系紫外線吸収剤等の種々の紫外線吸収剤を用いることができる。
【０３５７】
上記紫外線吸収剤としては、例えば、
２−（２Ｈ−ベンゾトリアゾール−２−イル）−ｐ−クレゾール、２−（２Ｈ−ベンゾトリアゾール−２−イル）−４−ｔｅｒｔ−ブチルフェノール、２−（２Ｈ−ベンゾトリアゾール−２−イル）−４，６−ジ−ｔｅｒｔ−ブチルフェノール、２−（２Ｈ−ベンゾトリアゾール−２−イル）−４，６−ビス（１−メチル-１−フェニルエチル）フェノール、２−（２Ｈ−ベンゾトリアゾール−２−イル）−４−（１，１，３，３−テトラメチルブチル）−６−（１−メチル-１−フェニルエチル）フェノール、２−（２Ｈ−ベンゾトリアゾール−２−イル）−４−（３−オン−４−オキサ−ドデシル）−６−ｔｅｒｔ−ブチル−フェノール、２−｛５−クロロ（２Ｈ）−ベンゾトリアゾール−２−イル｝−４−（３−オン−４−オキサ−ドデシル）−６−ｔｅｒｔ−ブチル−フェノール、２−｛５−クロロ（２Ｈ）−ベンゾトリアゾール−２−イル｝−４−メチル-６−ｔｅｒｔ−ブチル−フェノール、２−（２Ｈ−ベンゾトリアゾール−２−イル）−４，６−ジ−ｔｅｒｔ−ペンチルフェノール、２−｛５−クロロ（２Ｈ）−ベンゾトリアゾール−２−イル｝−４，６−ジ−ｔｅｒｔ−ブチルフェノール、２−（２Ｈ−ベンゾトリアゾール−２−イル）−４−ｔｅｒｔ−オクチルフェノール、２−（２Ｈ−ベンゾトリアゾール−２−イル）−４−メチル６−ｎ−ドデシルフェノール、メチル-３−｛３−（２Ｈ−ベンゾトリアゾール−２−イル）−５−ｔｅｒｔ−ブチル−４−ヒドロキシフェニル｝プロピオネート／ポリエチレングリコール３００の反応性生物等のベンゾトリアゾール系紫外線吸収剤；２−（４−フェノキシ−２−ヒドロキシ−フェニル）−４，６−ジフェニル−１，３，５−トリアジン、２−（２−ヒドロキシ−４−オキサ−ヘキサデシロキシ）−４，６−ジ（２，４−ジメチル-フェニル）−１，３，５−トリアジン、２−（２−ヒドロキシ−４−オキサ−ヘプタデシロキシ）−４，６−ジ（２，４−ジメチル-フェニル）−１，３，５−トリアジン、２−（２−ヒドロキシ−４−ｉｓｏ−オクチロキシ−フェニル）−４，６−ジ（２，４−ジメチル-フェニル）−１，３，５−トリアジン、商品名チヌビン４００（チバ・スペシャリティー・ケミカルズ株式会社製）、商品名チヌビン４０５（チバ・スペシャリティー・ケミカルズ株式会社製）、商品名チヌビン４６０（チバ・スペシャリティー・ケミカルズ株式会社製）、商品名チヌビン４７９（チバ・スペシャリティー・ケミカルズ株式会社製）等のトリアジン系紫外線吸収剤；２−ヒドロキシ−４−ｎ−オクトキシベンゾフェノン等のベンゾフェノン系紫外線吸収剤；２，４−ジ−ｔｅｒｔ−ブチルフェニル−３，５−ジ−ｔｅｒｔ−ブチル−４−ヒドロキシベンゾエート等のベンゾエート系紫外線吸収剤；プロパンジオック酸−｛（４−メトキシフェニル）−メチレン｝−ジメチルエステル、商品名ホスタビンＰＲ−２５（クラリアント・ジャパン株式会社製）、商品名ホスタビンＢ−ＣＡＰ（クラリアント・ジャパン株式会社製）等のプロパンジオック酸エステル系紫外線吸収剤；２−エチル−２’−エトキシ−オキサニリド、商品名Ｓａｎｄｕｖｏｒ ＶＳＵ（クラリアント・ジャパン株式会社製）等のオキサニリド系紫外線吸収剤等が挙げられる。これ���紫外線吸収剤の中でもトリアジン系紫外線吸収剤が好ましい傾向にある。
【０３５８】
上記ヒンダードアミン系光安定剤（Ｈｉｎｄｅｒｅｄ Ａｍｉｎ Ｌｉｇｈｔ Ｓｔａｂｉｌｉｚｅｒｓ：略称ＨＡＬＳ）は、通常、
２，２，６，６−テトラメチルピペリジン骨格を有する化合物の総称であり、分子量により、低分子量ＨＡＬＳ、中分子量ＨＡＬＳ、高分子量ＨＡＬＳおよび反応型ＨＡＬＳに大別される。ヒンダードアミン系光安定剤としては、例えば、商品名チヌビン１１１ＦＤＬ（チバ・スペシャリティー・ケミカルズ株式会社製）、ビス（１−オクチロキシ−２，２，６，６−テトラメチル-４−ピペリジル）セバケート（商品名チヌビン１２３（チバ・スペシャリティー・ケミカルズ株式会社製））、商品名チヌビン１４４（チバ・スペシャリティー・ケミカルズ株式会社製）、商品名チヌビン２９２（チバ・スペシャリティー・ケミカルズ株式会社製）、商品名チヌビン７６５（チバ・スペシャリティー・ケミカルズ株式会社製）、商品名チヌビン７７０（チバ・スペシャリティー・ケミカルズ株式会社製）、Ｎ，Ｎ’−ビス（３−アミノプロピル）エチレンジアミン−２，４−ビス［Ｎ−ブチル−Ｎ−（１，２，２，６，６−ペンタメチル-４−ピペリジル）アミノ］−６−クロロ−１，３，５−トリアジン縮合物（商品名ＣＨＩＭＡＳＳＯＲＢ１１９ＦＬ（チバ・スペシャリティー・ケミカルズ株式会社製））、商品名ＣＨＩＭＡＳＳＯＲＢ２０２０ＦＤＬ（チバ・スペシャリティー・ケミカルズ株式会社製）、コハク酸ジメチル-１−（２−ヒドロキシエチル）−４−ヒドロキシ−２，２，６，６−テトラメチルピペリジン重縮合物（商品名ＣＨＩＭＡＳＳＯＲＢ６２２ＬＤ（チバ・スペシャリ・ティー・ケミカルズ株式会社製））、ポリ［｛６−（１，１，３，３−テトラメチル-ブチル）アミノ−１，３，５−トリアジン−２，４−ジイル｝｛（２，２，６，６−テトラメチル−４−ピペリジル）イミノ｝ヘキサメチレン｛（２，２，６，６−テトラメチルラウリル−４−ピペリジル）イミノ｝］（商品名ＣＨＩＭＡＳＳＯＲＢ９４４ＦＤ（チバ・スペシャリティー・ケミカルズ株式会社製））、商品名Ｓａｎｄｕｖｏｒ３０５０ Ｌｉｑ．（クラリアント・ジャパン株式会社製）、商品名Ｓａｎｄｕｖｏｒ３０５２ Ｌｉｑ．（クラリアント・ジャパン株式会社製）、商品名Ｓａｎｄｕｖｏｒ３０５８ Ｌｉｑ．（クラリアント・ジャパン株式会社製）、商品名Ｓａｎｄｕｖｏｒ３０５１ Ｐｏｗｄｅｒ．（クラリアント・ジャパン株式会社製）、商品名Ｓａｎｄｕｖｏｒ３０７０ Ｐｏｗｄｅｒ．（クラリアント・ジャパン株式会社製）、商品名ＶＰ Ｓａｎｄｕｖｏｒ ＰＲ−３１（クラリアント・ジャパン株式会社製）、商品名ホスタビンＮ２０（クラリアント・ジャパン株式会社製）、商品名ホスタビンＮ２４（クラリアント・ジャパン株式会社製）、商品名ホスタビンＮ３０（クラリアント・ジャパン株式会社製）、商品名ホスタビンＮ３２１（クラリアント・ジャパン株式会社製）、商品名ホスタビンＰＲ−３１（クラリアント・ジャパン株式会社製）、商品名ホスタビン８４５（クラリアント・ジャパン株式会社製）、商品名ナイロスタッブＳ−ＥＥＤ（クラリアント・ジャパン株式会社製）等が挙げられる。
【０３５９】
上記紫外線吸収剤およびヒンダードアミン系光安定剤の添加量は、特に限定はされないが、化合物（Ｉ）および（ＩＩ）、または化合物（Ｉ’）および（ＩＩ）の合計に対して、紫外線吸収剤は、通常０．１〜２０重量％、好ましくは０．５〜１０重量％であり、ヒンダードアミン系光安定剤は、通常０．１〜１０重量％、好ましくは０．５〜５重量％、より好ましくは１〜３重量％の範囲である。紫外線吸収剤、ヒンダードアミン系光安定剤の添加量が上記範囲内である場合には、本発明の組成物から得られる親水性硬化物、例えば単層膜の耐候性改良効果が大きくなる。紫外線吸収剤、ヒンダードアミン系光安定剤の添加量が上記範囲未満である場合には、得られる親水性硬化物、例えば単層膜の耐候性の改良効果が小さくなる傾向にある。一方、紫外線吸収剤、ヒンダードアミン系光安定剤の添加量が上記範囲を超える場合には、上記単量体組成物の重合が不十分な場合がある。
【０３６０】
上記重合性組成物には、必要に応じて、上記添加剤以外の添加剤を添加してもよい。例えば、得られる親水性硬化物の機械的および熱的強度を向上させたり、光応答性および殺菌性等を付与する目的等で、本発明の組成物中に酸化チタン、その他の金属および金属酸化物等を添加することもでき、得られる親水性硬化物の屈折率を高くする目的等で、硫黄原子を有する化合物を添加することもでき、殺菌性、抗菌性を付与する目的等で、銀、リチウム等の金属塩、ヨウ素およびヨードニウム塩等を上記組成物に添加することができる。これら添加剤の添加量は、その目的に応じて適宜設定できるが、化合物（Ｉ）および（ＩＩ）、または化合物（Ｉ’）および（ＩＩ）の合計に対して、通常０．０１〜２００重量％の範囲、好ましくは０．１〜１００重量％の範囲である。
【０３６１】
［単層膜の製造方法］
本発明の単層膜は、例えば下記の方法により製造することができる。
【０３６２】
本発明の単層膜を製造する際は、上記重合性組成物（Ａ）または（Ｂ）から、通常、まず塗膜を形成する。該塗膜の形成は、重合性組成物（Ａ）または（Ｂ）から塗膜を形成する工程により行われることが望ましい。
【０３６３】
その際、溶剤を含む重合性組成物（Ａ）または（Ｂ）から塗膜を形成する場合、塗膜を形成した後、溶剤を除去する工程により溶剤を除去することが望ましい。その結果、化合物（Ｉ）または化合物（Ｉ’）に由来する親水基が、塗布物の外気に接する表面への移動がより起こりやすくなる。また、塗布物の外気に接する表面に上記親水基が移動した場合であっても、上記組成物中に溶媒が残存すると、外気に接する表面に存在する大気（疎水性）との反発する相互作用が働き、塗布物の内部へその親水基がより移動しやすくなる傾向にある。そのため、得られる親水性硬化物、例えば単層膜の親水基の外気に接する表面への傾斜が不十分になる場合があり、また親水性が低下する場合があり、さらに基材との密着性も低下する傾向にある。したがって、上記組成物中の重合直前の残存溶剤はより少ない方が好ましい傾向にあり、通常１０重量％以下、好ましくは５重量％以下、より好ましくは３重量％以下、さらに好ましくは１重量％以下である。
【０３６４】
溶剤除去の際の温度は適時決められるが、通常室温〜２００℃の範囲、好ましくは３０〜１５０℃の範囲、さらに好ましくは４０〜１２０℃の範囲である。
【０３６５】
上記組成物からの溶剤除去のための時間は適時決定すればよいが、生産性を考慮した場合、短時間の方が好ましい傾向にある。例えば、通常３０分以下、好ましくは１０分以下、好ましくは５分以下、より好ましくは３分以下、さらに好ましくは２分以下の時間で乾燥すればよい。溶剤除去の際の雰囲気は大気でも窒素等の不活性ガスでも構わないが、雰囲気の湿度が低い方が得られる親水性硬化物（例えば単層膜）の外観が悪化（ゆず肌、透明性低下など）しないなど好ましい傾向にある。具体的には、雰囲気の湿度は８０％以下が好ましく、６５％以下がより好ましく、５５％以下がさらに好ましい。
【０３６６】
風を伴い溶剤を除去する場合の風速は、好ましくは３０ｍ／秒以下、より好ましくは０．１〜３０ｍ／秒の範囲、さらに好ましくは０．２〜２０ｍ／秒の範囲、特に好ましくは０．３〜１０ｍ／秒の範囲である。
【０３６７】
溶剤除去の際の圧力は特に限定されず、常圧または減圧が比較的に好ましいが、微加圧であってもよい。
【０３６８】
塗膜の形成工程、必要に応じて行われる溶剤除去工程を経た後、通常、硬化して得られる単層膜に所望の凹凸構造が形成されるように、得られた塗膜の表面に凹凸構造を形成する工程を行う。この凹凸構造の形成は、上記所望の凹凸構造に対応したパターンを有する成形型を塗膜表面に密着させ、塗膜表面にパターンを転写する工程により行われることが望ましい。上記成形型（モールド）は、通常凹凸の周期が可視光の波長以下に制御された微細な凹凸パターンを有しており、成形型の凹凸パターン面と塗膜とを重ね合わせて、該パターンを塗膜表面に転写し、その状態で後述する塗膜を硬化する工程を行うこと（以下、ナノプリントとも称する。）が好ましい。また、上記ナノプリントを行う際には、例えば、塗膜を成形型の中央部の凹凸パターン面から成形型と塗膜とを重ね合わせはじめ、毛細管現象を利用して塗膜とパターン面とを密着するようにし、成形型の外部に空気が抜け出すように中央部から外側に向けて、成形型と塗膜とを重ね合わせることにより、成形型の凹凸パターン面を塗膜に忠実に転写することができる。
【０３６９】
また、ナノインプリントを行うその他の条件としては、成形型と塗膜を重ね合わせた後、真空下で圧着する方法、真空下で一定の荷重をかけて圧着する方法などが挙げられる。
【０３７０】
さらに、荷重のかけ方については特に限定されたないが、ガス圧などを用いてかけることができる。
【０３７１】
なお、成形型により塗膜表面に凹凸構造を形成し、後述する塗膜を硬化する工程を放射線により行う場合には、成形型は放射線透過性の材料からなるものであることが望ましい。
【０３７２】
この塗膜の表面に凹凸構造を形成する工程を行う際には、塗膜の表面を重合性組成物（Ｂ）に含まれている上記化合物(Ｉ’)、またはアニオン性親水基、カチオン性親水基から選ばれる１つ以上の親水基と、アミノ基、メルカプト基、および水酸基から選ばれる１つ以上の基とを有する化合物（ＩＶ）により塗膜表面を処理することにより、得られた単層膜の塗膜表面部分が、化合物（Ｉ’）または（ＩＶ）により処理された状態となっていることが望ましい。塗膜表面の上記処理は、例えば、成形型の凹凸構造に対応したパターンの表面に化合物（Ｉ’）または（ＩＶ）を塗布した後、成形型を塗膜表面に密着させ、塗膜表面にパターンを転写することにより行うことができる。
【０３７３】
このように化合物（Ｉ’）または（ＩＶ）により、単層膜の塗膜表面部分が処理された場合、塗膜表面および表面付近に高濃度で存在する親水基（例えばアニオン性親水基）が、化合物（Ｉ’）または（ＩＶ）と馴染み易く、塗膜の表面近傍に存在する炭素−炭素二重結合にグラフとして親水基 (例えばアニオン性親水基)がより高い濃度で存在する状態にできると想定される。したがって、より表面および表面付近の親水基 (例えばアニオン性親水基)の濃度が高くなりやすく、親水性が飛躍的に高くなるとともに、表面が多少劣化あるいは分解しても、表面付近内部の親水基（例えばアニオン性親水基）が表面のバックアップをするため親水性の低下が抑えられる（耐久性が向上する）と考えられる。また、このような処理をすることにより親水性と透明性などの物性とのバランスがよい単層膜が得られる傾向にある。
【０３７４】
上記化合物（ＩＶ）としては、例えば、下記一般式（１）、（３）〜（９）で示される化合物が挙げられる。
【０３７５】
【化７６】
2016143778.tif 000078
【０３７６】
上記式（１）中、Ｄ1は、メルカプト基、アミノ基、メチルアミノ基、またはエチルアミノ基を表し、Ｚは、水素イオン、アンモニウムイオン、アミンイオン、アルカリ金属イオン、または１／２原子のアルカリ土類金属イオンを表す。Ｒは炭素数１〜６００の２価の脂肪族炭化水素基であって、芳香環、脂肪族環状基、エーテル基、およびエステル基から選ばれる１つ以上の基を含んでいてもよい。ｑは０または１を表す。
【０３７７】
【化７７】
2016143778.tif 000079
【０３７８】
上記式（３）中、Ｄ1は、メルカプト基、アミノ基、メチルアミノ基、またはエチルアミノ基を表し、Ｚは、水素イオン、アンモニウムイオン、アミンイオン、アルカリ金属イオン、または１／２原子のアルカリ土類金属イオンを表す。Ｒは炭素数１〜６００の２価の脂肪族炭化水素基であって、芳香環、脂肪族環状基、エーテル基、およびエステル基から選ばれる１つ以上の基を含んでいてもよい。ｑは０または１を表す。
【０３７９】
【化７８】
2016143778.tif 000080
【０３８０】
上記式（４）中、Ｄ2は、メルカプト基、アミノ基、メチルアミノ基、またはエチルアミノ基を表し、Ｚは、水素イオン、アンモニウムイオン、アミンイオン、アルカリ金属イオン、または１／２原子のアルカリ土類金属イオンを表す。Ｒは炭素数１〜６００の２価の脂肪族炭化水素基であって、芳香環、脂肪族環状基、エーテル基、およびエステル基から選ばれる１つ以上の基を含んでいても良い。ａおよびｂは１または２の整数を表し、ａ＋ｂ＝３を満足する。ａが２である場合、Ｄ2同士、Ｒ同士は互いに同一でも異なっていても良い。ｂが２である場合、Ｚ同士は互いに同一でも異なっていてもよい。
【０３８１】
【化７９】
2016143778.tif 000081
【０３８２】
上記式（５）中、Ｄ3、Ｒ3およびＳＯ3Ｚは上記式中に含まれる環上の炭素に結合する基であり、Ｄ3は、それぞれ独立して、メルカプト基、アミノ基、メチルアミノ基、エチルアミノ基、または水酸基を表し、Ｚは、水素イオン、アンモニウムイオン、アミンイオン、アルカリ金属イオン、または１／２原子のアルカリ土類金属イオンを表し、Ｒ3は、それぞれ独立して、Ｈ，メチル基、エチル基、メトキシ基、エトキシ基、フッ素原子、塩素原子、臭素原子、またはヨウ素原子を表す。ｋは０〜１０の整数、ｌおよびｍは独立して１〜１１の整数を表す。但しｋ＋ｌ＋ｍ＝２〜６＋２ｎである。ｎは０〜３の整数を表す。ｌが２以上である場合、Ｄ3同士は互いに同一でも異なっていてもよく、ｋが２以上である場合、Ｒ3同士は互いに同一でも異なっていても良く、ｍが２以上である場合、Ｚ同士は互いに同一でも異なっていてもよい。但し、一般式（１）で表される化合物は除かれることが望ましい。
【０３８３】
【化８０】
2016143778.tif 000082
【０３８４】
上記式（６）中、Ｄ3、Ｒ3およびＳＯ3Ｚは上記式中に含まれる環上の炭素に結合する基であり、Ｄ3は、それぞれ独立して、メルカプト基、アミノ基、メチルアミノ基、エチルアミノ基、または水酸基を表し、Ｚは、水素イオン、アンモニウムイオン、アミンイオン、アルカリ金属イオン、または１／２原子のアルカリ土類金属イオンを表し、Ｒ3は、それぞれ独立して、Ｈ，メチル基、エチル基、メトキシ基、エトキシ基、フッ素原子、塩素原子、臭素原子、またはヨウ素原子を表す。ｒは０〜６の整数、ｑおよびｐは独立して１〜７の整数を表すが、ｐ＋ｑ＋ｒ＝２〜８の整数である。ｐが２以上の場合、Ｄ3同士は互いに同一でも異なっていても良く、ｒが２以上の場合、Ｒ3同士は互いに同一でも異なっていてもよく、ｑが２以上の場合、Ｚ同士は互いに同一でも異なっていてもよい。
で表わされる化合物が挙げられる。
【０３８５】
なお、上記式（５）中、ｋ、ｌ、ｍ、ｎについて言い換えると、ｎは０〜３の整数であり、ｎ＝０のとき、ｋは０〜４の整数、ｌおよびｍは独立して１〜５の整数、ただしｋ＋ｌ＋ｍは２〜６の整数であり；ｎ＝１のとき、ｋは０〜６の整数、ｌおよびｍは独立して１〜７の整数、ただしｋ＋ｌ＋ｍは２〜８の整数であり；ｎ＝２のとき、ｋは０〜８の整数、ｌおよびｍは独立して１〜９の整数、ただしｋ＋ｌ＋ｍは２〜１０の整数であり；ｎ＝３のとき、ｋは０〜１０の整数、ｌおよびｍは独立して１〜１１の整数、ただしｋ＋ｌ＋ｍは２〜１２の整数である。
【０３８６】
一般式（１）で表される化合物の中で、より好ましい化合物として、下記一般式（７）で表される化合物が挙げられる。
【０３８７】
【化８１】
2016143778.tif 000083
【０３８８】
上記式（７）中、Ｄ1は、メルカプト基、アミノ基、メチルアミノ基、またはエチルアミノ基を表し、Ｚは、水素イオン、アンモニウムイオン、アミンイオン、アルカリ金属イオン、または１／２原子のアルカリ土類金属イオンを表す。Ｒ1〜Ｒ4は、それぞれ独立して、水素原子、炭素数１〜６のアルキル基、または炭素数１〜６のアルコキシ基を表す。ｖおよびｙは、独立して０〜１０の整数を表し、ｗは０または１を表す（但し、ｖまたはｙのいずれかが０の場合、ｗも０である。）。ｘは０〜１０の整数を表す。ｖが２以上である場合、Ｒ1同士、Ｒ2同士は互いに同一でも異なっていてもよく、ｙが２以上である場合、Ｒ3同士、Ｒ4同士は互いに同一でも異なっていてもよい。ｘが２以上である場合、Ｒ1同士、Ｒ2同士は互いに同一でも異なっていてもよい。
【０３８９】
一般式（７）で表される化合物の中で、ｖ＝ｗ＝ｘ＝０であり、ｙ＝１〜１０の整数である化合物が好ましく、ｖ＝ｗ＝ｘ＝０であり、ｙ＝１〜３の整数である化合物がより好ましく用いられる。
【０３９０】
一般式（７）で表される代表的な化合物としては、例えば、２−メルカプトエチルスルホン酸ナトリウム、３−メルカプトプロピルスルホン酸ナトリウム、８−メルカプト−３，６−ジオキサオクチルスルホン酸、アミノメタンスルホン酸、アミノメタンスルホン酸ナトリウム、アミノメタンスルホン酸カリウム、タウリン、タウリンナトリウム塩、タウリンカリウム塩、２−メチルアミノ−エタンスルホン酸ナトリウム、２−エチルアミノ−エタンスルホン酸ナトリウムなどが挙げられる。
【０３９１】
一般式（３）で表される化合物の中で、より好ましい化合物として、一般式（８）で表される化合物が挙げられる。
【０３９２】
【化８２】
2016143778.tif 000084
【０３９３】
上記式（８）中、Ｄ1は、メルカプト基、アミノ基、メチルアミノ基、またはエチルアミノ基を表し、Ｚは、水素イオン、アンモニウムイオン、アミンイオン、アルカリ金属イオン、または１／２原子のアルカリ土類金属イオンを表す。Ｒ1〜Ｒ4は、それぞれ独立して、水素原子、炭素数１〜６のアルキル基、または炭素数１〜６のアルコキシ基を表す。ｖおよびｙは、独立して０〜１０の整数を表し、ｗは０または１を表す（但し、ｖまたはｙのいずれかが０の場合、ｗも０である。）。ｘは０〜１０の整数を表す。ｖが２以上である場合、Ｒ1同士、Ｒ2同士は互いに同一でも異なっていてもよく、ｙが２以上である場合、Ｒ3同士、Ｒ4同士は互いに同一でも異なっていてもよい。ｘが２以上である場合、Ｒ1同士、Ｒ2同士は互いに同一でも異なっていてもよい。
【０３９４】
一般式（８）で表される化合物の中で、ｖ＝ｗ＝ｘ０である化合物を、好ましい態様の一例として挙げることができる。
【０３９５】
一般式（８）で表される代表的な化合物として、例えば、チオグリコール酸、チオグリコール酸ナトリウム、３−メルカプトプロピオン酸、３−メルカプトプロピオン酸ナトリウム、Ｌ−アスパラギン酸、Ｌ−アスパラギン酸カリウム、Ｄ−アスパラギン酸ナトリウム、β−アラニンナトリウム、Ｌ−アルギニンカリウム、グリシンナトリウム、Ｌ−グルタミン酸ナトリウムＬ−シスチンカリウム、Ｌ−セリンカリウム、グリシルグリシンナトリウムなどが挙げられる。
【０３９６】
一般式（４）で表される化合物の中で、より好ましい化合物として、一般式（９）で表される化合物が挙げられる。
【０３９７】
【化８３】
2016143778.tif 000085
【０３９８】
上記式（９）中、Ｄ1は、メルカプト基、アミノ基、メチルアミノ基、またはエチルアミノ基を表し、Ｚは、水素イオン、アンモニウムイオン、アミンイオン、アルカリ金属イオン、または１／２原子のアルカリ土類金属イオンを表す。Ｒ1〜Ｒ2は、それぞれ独立して、水素原子、炭素数１〜６のアルキル基、または炭素数１〜６のアルコキシ基を表す。ａおよびｂは１または２を表し、ａ＋ｂ＝３を満足する。ｃは１〜２０の整数を表し、ｄは１〜１０の整数を表す。ｃが２以上である場合、Ｒ1同士、Ｒ2同士は互いに同一でも異なっていてもよく、ｄが２以上である場合、Ｒ1同士、Ｒ2同士は互いに同一でも異なっていてもよい。ａが２である場合、Ｄ1同士、Ｒ1同士、Ｒ2同士は互いに同一でも異なっていてもよい。ｂが２である場合、Ｚ同士は互いに同一でも異なっていてもよい。
【０３９９】
一般式（５）で表される化合物としては、例えば、３−アミノベンゼンスルホン酸、４−アミノベンゼンスルホン酸ナトリウム塩、５−アミノトルエン−２−スルホン酸、４−アミノ−３−メトキシベンゼンスルホン酸ナトリウム塩、３−アミノ−４−メトキシベンゼンスルホン酸カリウム塩、７−アミノ−１，３−ナフタレンジスルホン酸モノカリウム塩、８−アミノ−１，３−ナフタレンジスルホン酸モノナトリウム塩、７−アミノ−１，３，６−ナフタレントリスルホン酸ジナトリウム塩、８−アミノ−１，３，６−ナフタレントリスルホン酸トリナトリウム塩、４−ヒドロキシベンゼンスルホン酸ナトリウム塩、４−ヒドロキシ−３−メトキシベンゼンスルホン酸カリウム塩、１，２−ジヒドロキシ−３，５−ベンゼンジスルホン酸ジナトリウム塩、２−ヒドロキシ−６，８−ナフタレンスルホン酸ジカリウム塩、８−ヒドロキシピレン−１，３，６−トリスルホン酸トリナトリウム塩などが挙げられる。これら化合物の中でも、４−アミノベンゼンスルホン酸ナトリウム塩、５−アミノトルエン−２−スルホン酸ナトリウム塩、７−アミノ−１，３−ナフタレンジスルホン酸モノカリウム塩、８−アミノ−１，３，６−ナフタレントリスルホン酸トリナトリウム塩、４−ヒドロキシベンゼンスルホン酸ナトリウム塩が好ましい。
【０４００】
上記一般式（６）で表される化合物としては、例えば、１−アミノアントラキノン−２−スルホン酸ナトリウム、１−アミノアントラキノン−４−スルホン酸ナトリウム、１−アミノアントラキノン−８−スルホン酸ナトリウム、１−アミノ−４−ブロモアントラキノン−２−スルホン酸ナトリウム、１−アミノ−２，４−ジヒドロキシアントラキノン−３−スルホン酸ナトリウムなどが挙げられる。これら化合物の中でも、１−アミノ−４−ブロモアントラキノン−２−スルホン酸ナトリウム、１−アミノ−２，４−ジヒドロキシアントラキノン−３−スルホン酸ナトリウムが好ましい。
【０４０１】
また、カチオン性親水基と、アミノ基、メルカプト基、および水酸基から選ばれる基１つ以上とを有する化合物（ＩＶ）としては、例えば、２−メルカプトエチルアンモニウムクロライド、２−メルカプトエチルジメチルアンモニウムクロライド、３−メルカプトプロピルアンモニウムクロライド、３−メルカプトベンゼンアンモニウムクロライド、４−メルカプトベンゼンアンモニウムクロライド、４−メルカプトメチルベンゼンアンモニウムクロライド、２−アミノエチルアンモニウムクロライド、３−アミプロピルアンモニウムクロライド、３−アミノベンゼンアンモニウムクロライド、４−アミノベンゼンアンモニウムクロライド、４−アミノメチルベンゼンアンモニウムクロライド、３−ヒドロキシベンゼンアンモニウムクロライド、４−ヒドロキシベンゼンアンモニウムクロライドなどが挙げられる。
【０４０２】
塗膜の表面に凹凸構造を形成する工程に用いられる成形型は、後述する成形型を硬化された単層膜から剥離する工程において、該単層膜からの剥離を容易に行うために、外部離形処理が施されていてもよい。外部離型処理とは所望の凹凸構造に対応したパターンを有する成形型の最表面を予めフッ素加工等することを意味する。
【０４０３】
したがって、外部離形処理された成形型を用いて塗膜の表面に凹凸構造を形成する工程を行う際に、上述した化合物（Ｉ’）または（ＩＶ）を成形型のパターンを有する表面に塗布する場合には、非常にはじき易くパターン表面に均一に塗工することが困難である。そのため、化合物（Ｉ’）または（ＩＶ）に、あらかじめ、上述した界面活性剤（ＩＩＩ）（ただし、重合性炭素−炭素二重結合を有さない。）を混合したものを用いることではじきを防止することができる。
【０４０４】
塗膜の表面に凹凸構造を形成する工程を行う際には、塗膜は未硬化の状態、望ましくは、重合性組成物（Ａ）または（Ｂ）に含まれる重合性炭素−炭素二重結合の反応率が、好ましくは６０ｍｏｌ％以下、より好ましくは４０ｍｏｌ％以下である。
【０４０５】
塗膜の形成工程、必要に応じて行われる溶剤除去工程、および得られた塗膜の表面に凹凸構造を形成するを経た後、通常、該塗膜を硬化する工程を行う。凹凸構造に対応したパターンを有する成形型を塗膜表面に密着させ、塗膜表面に塗膜表面にパターンを転写した場合には、硬化する工程は、成形型を塗膜表面に密着させた状態で行うことが望ましい。
【０４０６】
上記硬化（重合）方法には特に制限はなく、例えば、熱または放射線を用いて、あるいは両者を併用して硬化することができる。
【０４０７】
上記硬化は大気下で行うこともできるが、窒素等の不活性ガス雰囲気下で行った場合は硬化時間を短縮できる点で好ましい。
【０４０８】
熱を用いて硬化する場合、通常、上記組成物に有機過酸化物等の熱ラジカル発生剤を加え室温から３００℃以下の範囲で加熱する。
【０４０９】
放射線を用いて硬化する場合、放射線としては波長領域が０．０００１〜８００ｎｍ範囲のエネルギー線を用いることができる。上記放射線は、α線、β線、γ線、Ｘ線、電子線、紫外線、可視光等に分類されおり、用いられる重合性組成物の組成に応じて適宜選択して使用できる。これら放射線の中でも紫外線が好ましく、紫外線の出力ピークは、好ましくは２００〜４５０ｎｍの範囲、より好ましくは２３０〜４４５ｎｍの範囲、さらに好ましくは２４０〜４３０ｎｍ範囲、特に好ましくは２５０〜４００ｎｍの範囲である。上記出力ピークの範囲の紫外線を用いた場合には、重合時の黄変および熱変形等の不具合が少なく、且つ紫外線吸収剤を添加した場合も比較的に短時間で重合を完結できる。
【０４１０】
また、重合性組成物中に紫外線吸収剤、ヒンダードアミン系安定剤が添加されている場合には、出力ピークが２５０〜２８０ｎｍまたは３７０〜４３０ｎｍの範囲の紫外線を用いることが好ましい。
【０４１１】
放射線により重合性組成物の硬化を行う場合には、酸素による硬化阻害を回避する目的で、塗膜を被覆材（フィルム等）で被覆し放射線を照射して硬化してもよい。被覆材で該塗布層を被覆する際には、該塗布層と被覆材との間に空気（酸素）を含まないように密着することが望ましい。酸素を遮断することにより、例えば、（光）重合開始剤量および放射線照射量を減らせる場合がある。
【０４１２】
上記被覆材としては、酸素が遮断される材料であれば如何なる材料および形態でも構わないが、操作性の面からフィルムが好ましく、それらフィルム中でも放射線重合が容易な透明フィルムが好ましい。フィルムの厚さは通常３〜２００μｍの範囲であり、それらの中でも５〜１００μｍが好ましく、１０〜５０μｍであればさらに好ましい。
【０４１３】
上記被覆材として好ましく用いられるフィルムの材質としては、例えば、ポリビニルアルコール（ＰＶＡ）、エチレン・ビニルアルコール共重合体等のビニルアルコール系重合体、ポリアクリルアミド、ポリイソプロピルアクリルアミド、ポリアクリロニトリル、ポリカーボネート（ＰＣ）、ポリメチルメタクリレート（ＰＭＭＡ）、ポリエチレンテレフタレート（ＰＥＴ）、ポリスチレン（ＰＳ）、二軸延伸ポリプロピレン（ＯＰＰ）が挙げられる。
【０４１４】
なお、装置は高価だが、０．０１〜０．００２ｎｍの範囲の電子線を放射線として用いると、短時間で硬化が完結できるため好ましい。
【０４１５】
塗膜の表面に凹凸構造を形成する工程を、得られる単層膜の表面に形成される所望の凹凸構造に対応したパターンを有する成形型を塗膜表面に密着させ、塗膜表面にパターンを転写する工程により行い、成形型を塗膜表面に密着させた状態で塗膜の硬化を行った場合には、該膜より成形型を離型する工程により成形型を離形する。
【０４１６】
このようにして、本発明の単層膜は得られる。
【０４１７】
なお、本発明の単層膜となる樹脂は、上記重合性組成物（Ａ）または（Ｂ）から得られる架橋樹脂に替えて、エポキシ基およびアルコキシシリル基から選ばれる少なくとも１つの基とスルホン酸基とを有する共重合体の硬化物であってもよい。かかる硬化物に用いられる共重合体としては、典型的には、下記一般式（２ａ）および（３ａ）で表される構成単位の少なくとも１つの構成単位と下記一般式（１ａ）で表される構成単位を含む共重合体（ｉ）が挙げられる。
【０４１８】
【化８４】
2016143778.tif 000086
【０４１９】
上記式（１ａ）、（２ａ）および（３ａ）中、ａ＋ｂ＋ｃ＝１の場合の、ａ、ｂ、およびｃは各構成単位の構成単位比を示し、ａ＝０〜１、ｂ＝０〜１、ｃ＝０〜１であり、
Ａ1は、単結合、炭素数１〜１０である２価の炭化水素基、下記式（１−１）で表される基、または下記式（１−２）で表される基を示し、Ａ2は、単結合、炭素数１〜１０である２価の炭化水素基、下記式（２−１）で表される基、または下記式（２−２）で表される基を示し、Ａ3は、単結合、炭素数１〜１０である２価の炭化水素基、下記式（３−１）で表される基、または下記式（３−２）で表される基を示し、
Ｒ1、Ｒ2、およびＲ3は独立して水素原子またはメチル基を示し、Ｒ4は独立して水素原子、メチル基、エチル基、プロピル基、またはブチル基を示し、Ｒ10は水素原子、メチル基、エチル基、プロピル基、ブチル基、メトキシ基、エトキシ基、プロポキシ基、またはブトキシ基を示し、
Ｍは水素原子、アルカリ金属イオン、１／２価のアルカリ土類金属イオン、アンモニウムイオン、またはアミンイオンを示し；
下記式（１−１）、（１−２）、（２−１）、（２−２）、（３−１）、および（３−２）において、ｎおよびｎ2は独立して１〜１０の整数であり、ｎ1は０〜１０の整数であり、ｍは１〜６の整数であり、ｍ1は０〜６の整数であり、ｌは０〜４の整数であり、Ｒ5およびＲ6は独立して水素原子またはメチル基を示し、＊はＳＯ3Ｍと結合する側の端部、＊＊はエポキシ基と結合する側の端部、＊＊＊はＳｉ原子と結合する側の端部を示す。
【０４２０】
【化８５】
2016143778.tif 000087
【０４２１】
上記共重合体（ｉ）の中でも、上記一般式（１ａ）および（２ａ）で表される構成単位を含む共重合体（ｉ１）、上記一般式（１ａ）、（２ａ）、および（３ａ）で表される構成単位を含む共重合体（ｉ３）が好ましい一態様である。
【０４２２】
上記共重合体（ｉ）としては、下記一般式（４ａ）および（５ａ）で表される構成単位を含む共重合体（ｉ１−１）、下記一般式（４ａ）、（５ａ）および（６ａ）で表される構成単位を含む共重合体（ｉ３−１）がさらに好ましい一態様である。
【０４２３】
【化８６】
2016143778.tif 000088
【０４２４】
上記式（４ａ）、（５ａ）および（６ａ）中、ａ＋ｂ＋ｃ＝１の場合の、ａ、ｂ、およびｃは各構成単位の構成単位比を示し、ａ＝０〜１、ｂ＝０〜１、ｃ＝０〜１であり、
ｎは１〜１０の整数であり、ｎ1は０〜１０の整数であり、
Ｒ1、Ｒ2、Ｒ3、Ｒ5、およびＲ6は独立して水素原子またはメチル基を示し、Ｒ4は独立して水素原子、メチル基、エチル基、プロピル基、またはブチル基を示し、Ｒ10は水素原子、メチル基、エチル基、プロピル基、ブチル基、メトキシ基、エトキシ基、プロポキシ基、またはブトキシ基を示し、
Ｍは水素原子、アルカリ金属イオン、１／２価のアルカリ土類金属イオン、アンモニウムイオン、またはアミンイオンを示す。
【０４２５】
上記共重合体（ｉ）は例えば、下記式（５’ａ）で表される化合物および下記式（６’ａ）で表される化合物から選ばれる少なくとも１種の化合物と、下記式（１’ａ）で表される化合物とを共重合することにより得られる。
【０４２６】
【化８７】
2016143778.tif 000089
【０４２７】
上記式（１'ａ）中、Ｒ1、Ａ1、およびＭは上記式（１ａ）のものと同義である。
【０４２８】
上記式（１’ａ）で示される化合物の中でも、（メタ）アクリルアミド基を有するスルホン酸系化合物が好ましく、下記一般式（４’ａ）で示される化合物がより好ましい。
【０４２９】
【化８８】
2016143778.tif 000090
【０４３０】
上記式（４'ａ）中、Ｒ1、Ｒ5、Ｒ6、Ｍ、およびｎ1は上記式（４ａ）のものと同義である。
【０４３１】
【化８９】
2016143778.tif 000091
【０４３２】
上記式（５'ａ）中、Ｒ2、およびｎは上記式（５ａ）のものと同義である。
【０４３３】
【化９０】
2016143778.tif 000092
【０４３４】
上記式（６'ａ）中、Ｒ3、Ｒ4、Ｒ10、およびｎは上記式（６ａ）のものと同義である。
【０４３５】
上記式（４'ａ）で表される化合物としては、１−（メタ）アクリルアミド−メタンスルホン酸、１−（メタ）アクリルアミド−メタンスルホン酸カリウム、２−（メタ）アクリルアミド−エタンスルホン酸、２−（メタ）アクリルアミド−エタンスルホン酸ナトリウム、２−（メタ）アクリルアミド−プロパンスルホン酸、２−（メタ）アクリルアミド−プロパンスルホン酸カリウム、２−（メタ）アクリルアミド−２−メチル−プロパンスルホン酸（（メタ）アクリルアミド−ｔ−ブチルスルホン酸）、２−（メタ）アクリルアミド−２−メチル−プロパンスルホン酸ナトリウム塩、２−（メタ）アクリルアミド−２−メチル−プロパンスルホン酸カリウム塩、２−（メタ）アクリルアミド−２−メチル−プロパンスルホン酸ルビジウム塩、２−（メタ）アクリルアミド−２−メチル−プロパンスルホン酸カルシウム塩、２−（メタ）アクリルアミド−２−メチル−プロパンスルホン酸マグネシウム塩、２−（メタ）アクリルアミド−２−メチル−プロピルスルホン酸アンモニウム塩、３−（メタ）アクリルアミド−プロパンスルホン酸カリウム塩等の（メタ）アクリロイルアミド基を有するスルホン酸化合物などが挙げられる。
【０４３６】
上記式（５'ａ）で表される化合物としては、例えば、グリシジル−（メタ）アクリレート、エポキシ−（メタ）アクリレート、２−グリシジルオキシ−エチル−（メタ）アクリレート、３−グリシジルオキシ−プロピル−（メタ）アクリレート、４−グリシジルオキシ−ブチル−（メタ）アクリレート、６−グリシジルオキシ−ヘキシル−（メタ）アクリレート、５−グリシジルオキシ−３−オキサペンチル−（メタ）アクリレート、３−グリシジルオキシ−２−ヒドロキシ−プロピル−（メタ）アクリレート、２，３−ビス（グリシジルオキシ）−プロピル−（メタ）アクリレート、トリメチロールプロパン−ジグリシジルエーテル−（メタ）アクリレート、｛４−グリシジルオキシフェニル｝−｛（４−（メタ）アクリロイルオキシ−３−ヒドロキシ−１−オキサブチル）フェニル｝−２，２−プロパン、７−グリシジルオキシ−６，６−ジメチル−２−ヒドロキシ−４−オキサヘプチル−（メタ）アクリレートなどが挙げられる。
【０４３７】
上記式（６'ａ）で表される化合物としては、例えば、（メタ）アクリロイルオキシ−エチルトリメトキシシラン、（メタ）アクリロイルオキシ−プロピル−トリメトキシシラン、（メタ）アクリロイルオキシ−ブチル−トリメトキシシラン、（メタ）アクリロイルオキシ−ヘキシル−トリメトキシシラン、（メタ）アクリロイルオキシ−デシル−トリメトキシシラン、（メタ）アクリロイルオキシ−プロピル−トリエトキシシラン、（メタ）アクリロイルオキシ−プロピル−トリプロポキシシラン、（メタ）アクリロイルオキシ−プロピル−トリブトキシシラン、（メタ）アクリロイルオキシ−プロピル−メチルジメトキシシラン、（メタ）アクリロイルオキシ−プロピル−エチルジエトキシシランなどが挙げられる。
【０４３８】
上記共重合体（ｉ）のゲルパーミエーションクロマトグラフィー（ＧＰＣ）による標準ポリメチルメタクリレート換算の重量平均分子量（Ｍｗ）は、５００〜３,０００,０００の範囲であることが好ましい。
【０４３９】
また、下記一般式（７ａ）で示されるアミノ樹脂（ｉｉ）、下記一般式（１１ａ）で表されるシラン化合物（ｉｉｉ）、無機粒子（ｉｖ）から選ばれる少なくとも１つと、上記共重合体（ｉ）を含む組成物から得られる硬化物を、上記重合性組成物（Ａ）または（Ｂ）から得られる架橋樹脂に替えて用いてもよい。
【０４４０】
【化９１】
2016143778.tif 000093
【０４４１】
上記式（７ａ）中、Ｒ30は、水素原子、炭素数１〜１０のアルキル基、ヒドロキシメチル基、または炭素数１〜１０のアルコキシメチル基を示し、Ｒ40は、水酸基、水素原子、炭素数１〜１０のアルキル基、または炭素数１〜１０のアルコキシ基を示し、ｑ１９０は１〜９０の整数であり、ＭＣは下記一般式（８ａ）〜（１０ａ）のいずれかで表される母核を表し、＃２は下記一般式式（８ａ）〜（１０ａ）中の＃１と結合する結合手であり、＃１と＃２との数は同一であり；
下記式（８ａ）において、ｑ030は０〜３０の整数であり、ｑ030は互いに同一でも異なっていてもよく、Ｒ30およびＲ40は式（７ａ）中の定義と同一であり、
下記式（９ａ）において、ｑ050は０〜５０の整数であり、Ｘは酸素原子または硫黄原子を示し、Ｒ30およびＲ40は式（７ａ）中の定義と同一であり、
下記式（１０ａ）において、ｑ050は０〜５０の整数である。
【０４４２】
【化９２】
2016143778.tif 000094
【０４４３】
【化９３】
2016143778.tif 000095
【０４４４】
【化９４】
2016143778.tif 000096
【０４４５】
【化９５】
2016143778.tif 000097
【０４４６】
上記式（１１ａ）中、Ｘ1およびＸ2は、それぞれ独立して、水酸基、炭素数１〜４のアルコキシ基、またはハロゲン原子を示し、
Ｒ11〜Ｒ14は、それぞれ独立して、水酸基、水素原子、炭素数１〜４のアルキル基、ビニル基、アリル基、フェニル基、２−フェニル−エチル基、炭素数１〜４のアルコキシ基、またはハロゲン原子を示し、ｑは０〜１００００の整数である。
【０４４７】
上記無機粒子（ｉｖ）としては、例えば、銀粒子、銅粒子、酸化銅粒子、シリカ粒子、中空シリカ粒子、アルミナ粒子、酸化鉄粒子、酸化コバルト粒子、二酸化ジルコニア粒子、二酸化チタン粒子、酸化アンチモン粒子等が挙げられる。これら無期粒子は分散性を良好にする目的で表面をアルキル基または（メタ）アクリロイル基を有する有機基等で修飾された無期粒子も含まれる。
【０４４８】
上記硬化物が、アミノ樹脂（ｉｉ）および共重合体（ｉ）を含む組成物から得られたものである場合には、その組成物に含まれる、共重合体（ｉ）とアミノ樹脂（ｉｉ）との重量比（ｉ）／（ｉｉ）は、９９／１〜１／９９の範囲であることが好ましい。
【０４４９】
上記硬化物が、アミノ樹脂（ｉｉ）、無機粒子（ｉｖ）、および共重合体（ｉ）を含む組成物から得られたものである場合には、その組成物に含まれる、共重合体（ｉ）、アミノ樹脂（ｉｉ）および無機粒子（ｉｖ）の合計重量  １００重量部に対して、共重合体（ｉ）５〜９８重量部、アミノ樹脂（ｉｉ）１〜７０重量部、および無機粒子（ｉｖ）１〜９０重量部が含まれることが好ましい。
【０４５０】
上記硬化物が、シラン化合物（ｉｉｉ）と共重合体（ｉ）を含む組成物から得られたものである場合には、その組成物に含まれる、共重合体（ｉ）の重量とシラン化合物（ｉｉｉ）とのＳｉＯ2換算重量との比（ｉ）／（ｉｉ）は、９９．１／０．１〜０．１／９９．９の範囲にあることが好ましく、９９／１〜１／９９の範囲がより好ましく、９０／１０〜１０／９０の範囲がであればさらに好ましい。
【０４５１】
共重合体（ｉ）から得られる硬化物、またはアミノ樹脂（ｉｉ）、シラン化合物（ｉｉｉ）、無機粒子（ｉｖ）から選ばれる少なくとも１つと共重合体（ｉ）とを含む組成物から得られる硬化物は、例えば、加熱（すなわち熱硬化）により得られる。
【０４５２】
このような単層膜は反射防止機能を有するため、反射防止膜に好適である。また、上述の単層膜の製造方法において、得られた単層膜、特に凸部が格子状に配列した単層膜の凸部または凹部にさらに金属層を積層する工程を含んでいてもよい。該単層膜は、その凸部または凹部に積層された金属層により、偏光機能が付与され、ワイヤーグリッド型の偏光子、例えば偏光膜として用いることができる。
【０４５３】
なお、本発明の単層膜の凸部または凹部に、例えば偏光機能などを付与するために、金属層を積層する場合には、金属としては、十分な導電性を有する金属が好ましい、かかる金属としては、金、銀、銅、アルミニウム、鉄、ニッケル、タングステン、クロムなどが挙げられる。かかる金属を積層する方法は特に制限はないが、例えば、スパッタリング、化学蒸着、物理蒸着、メッキなどにより行うことができる。かかる金属層の厚みは、単層膜の凹部の厚みなどに応じて適宜設定できるが、例えば、５０〜３００ｎｍの厚みとすることができる。
【０４５４】
本発明の単層膜の膜厚ｄaは、用途により適宜決め得るが、通常０．０００１〜５００μｍ、好ましくは０．０５〜５００μｍ、より好ましくは０．１〜３００μｍ、さらに好ましくは０．５〜１００μｍ、さらにより好ましくは１〜５０μｍ、特に好ましくは２〜３０μｍの範囲である。
【０４５５】
また、本発明の単層膜の表面に形成する凹凸構造の厚みｄbと単層膜の膜厚ｄaとの比ｄb／ｄaは、通常０．００３〜０．６、好ましくは０．００６〜０．３、より好ましくは０．０１〜０．１５である。
【０４５６】
本発明の上記単層膜は、基材上に形成してもよい。単層膜を基材上に形成する場合には、基材の少なくとも片面上に形成すればよい。
【０４５７】
上記基材としては、例えば、ガラス、シリカ、金属、金属酸化物等の無基材料からなる基材、ポリメチルメタクリレート（ＰＭＭＡ）、ポリカーボネート、ポリエチレンテレフタレート、ポリエチレン、ポリプロピレン、ポリスチレン、ポリウレタン樹脂、ポリチオウレタン樹脂、エポキシ樹脂、塩化ビニル樹脂、シリコーン樹脂、紙、パルプ等の有機材料からなる基材、不飽和ポリエステル樹脂と炭酸カルシウムなどの充填材とガラス繊維などを複合したＳＭＣおよびＢＭＣなどの有機無機基材、並びにこれらの無機材料、有機材料、さらには有機無機複合材料からなる基材の表面に塗装が施された、塗料硬化物層を有する基材等が挙げられる。
【０４５８】
また、これら基材表面は必要に応じて、基材表面を活性化することを目的に、コロナ処理、オゾン処理、酸素ガスもしくは窒素ガス等を用いた低温プラズマ処理、グロー放電処理、化学薬品等による酸化処理、火炎処理等の物理的または化学的処理を施すこともできる。またこれら処理に替えてあるいはこれら処理に加えてプライマー処理、アンダーコート処理、アンカーコート処理を施してもよい。
【０４５９】
上記プライマー処理、アンダーコート処理、アンカーコート処理に用いるコート剤としては、例えば、ポリエステル系樹脂、ポリアミド系樹脂、ポリウレタン系樹脂、エポキシ樹脂、フェノール系樹脂、（メタ）アクリル系樹脂、ポリ酢酸ビニル系樹脂、ポリエチレンおよびポリプロピレン等のポリオレフィン系樹脂またはその共重合体ないし変性樹脂、セルロース系樹脂等の樹脂をビヒクルの主成分とするコート剤を用いることができる。上記コート剤としては、溶剤型コート剤、水性型コート剤のいずれであってもよい。
【０４６０】
これらコート剤の中でも、変性ポリオレフィン系コート剤、エチルビニルアルコール系コート剤、ポリエチレンイミン系コート剤、ポリブタジエン系コート剤、ポリウレタン系コート剤；
ポリエステル系ポリウレタンエマルジョンコート剤、ポリ塩化ビニルエマルジョンコート剤、レタンアクリルエマルジョンコート剤、シリコンアクリルエマルジョンコート剤、酢酸ビニルアクリルエマルジョンコート剤、アクリルエマルジョンコート剤；
スチレン−ブタジエン共重合体ラテックスコート剤、アクリルニトリル−ブタジエン共重合体ラテックスコート剤、メチルメタクリレート−ブタジエン共重合体ラテックスコート剤、クロロプレンラテックスコート剤、ポリブタジエンラテックスのゴム系ラテックスコート剤、ポリアクリル酸エステルラテックスコート剤、ポリ塩化ビニリデンラテックスコート剤、ポリブタジエンラテックスコート剤、あるいはこれらラテックスコート剤に含まれる樹脂のカルボン酸変性物ラテックスもしくはディスパージョンからなるコート剤が好ましい。
【０４６１】
これらコ−ト剤は、例えば、グラビアコ−ト法、リバ−スロ−ルコ−ト法、ナイフコ−ト法、キスコ−ト法などにより塗布することができ、基材への塗布量は、乾燥状態で、通常０．０５ｇ／ｍ2〜１０ｇ／ｍ2である。
【０４６２】
これらコート剤の中では、ポリウレタン系コート剤がより好ましい。ポリウレタン系のコート剤は、そのコート剤に含まれる樹脂の主鎖あるいは側鎖にウレタン結合を有するものである。ポリウレタン系コート剤は、例えば、ポリエステルポリオール、ポリエーテルポリオール、またはアクリルポリオールなどのポリオールとイソシアネート化合物とを反応させて得られるポリウレタンを含むコート剤である。
【０４６３】
これらポリウレタン系コート剤の中でも、縮合系ポリエステルポリオール、ラクトン系ポリエステルポリオールなどのポリエステルポリオールとトリレンジイソシアネート、ヘキサメチレンジイソシアネート、キシレンジイソシアネート等のイソシアネート化合物とを混合して得られるポリウレタン系コート剤が、密着性に優れているため好ましい。
【０４６４】
ポリオール化合物とイソシアネート化合物とを混合する方法は、特に限定されない。また配合比も特に制限されないが、イソシアネート化合物が少なすぎると硬化不良を引き起こす場合があるためポリオール化合物のＯＨ基とイソシアネート化合物のＮＣＯ基が当量換算で２／１〜１／４０の範囲であることが好適である。
【０４６５】
本発明における基材では、上記表面活性化処理された基材面を含んでもよい。
【０４６６】
このようにして基材表面を本発明の親水性硬化物からなる単層膜を形成したものは、基材と単層膜とを含む積層体として用いることができる。例えば、上記単層膜が防曇被膜、防汚被膜、速乾性被膜、または帯電防止被膜である場合には、防曇被膜、防汚被膜、速乾性被膜またはび帯電防止被膜で基材が被覆された積層体が得られる。
【０４６７】
また、基材がフィルムの場合には、例えば、本発明の単層膜を形成しない面に、後述の粘着層を設けることもできるし、さらに粘着層の表面に剥離フィルムを設けることもできる。基材フィルムの他の片面に粘着層を積層しておくと、本発明の単層膜を有する積層フィルムを防曇フィルムおよび防汚フィルムとして、ガラス、浴室等の鏡、ディスプレイ、テレビ等の表示材料表面、看板、広告、案内板等の案内板、鉄道、道路等の標識、建物の外壁、窓ガラス等に容易に貼付できる。
【０４６８】
粘着層に用いる粘着剤は特に制限はなく、公知の粘着剤を用いることができる。粘着剤としては、例えば、アクリル系粘着剤、ゴム系粘着剤、ビニルエーテルポリマー系粘着剤、およびシリコーン粘着剤等が挙げられる。粘着層の厚さは通常２〜５０μｍの範囲、好ましくは５〜３０μｍの範囲である。
【０４６９】
また、本発明の単層膜および該単層膜を積層した積層体では、単層膜の外気に接する表面を被覆材で被覆しておいてもよい。被覆材により被覆された単層膜および該単層膜を有する積層体では、輸送、保管、陳列等する際に、単層膜が傷ついたり、汚れたりするのを防ぐことができる。
【０４７０】
上記被覆材としては、放射線により重合して基材等の上に本発明の単層膜を形成させる際に塗膜に密着させていた前述の被覆材をそのまま上記被覆材として用いることもできる。
【０４７１】
上記被覆材として好ましく用いられるフィルムの材質としては、例えば、ポリビニルアルコール（ＰＶＡ）、ポリアセチルセルロース（ＴＡＣ）、エチレン・ビニルアルコール共重合体等のビニルアルコール系重合体、ポリアクリルアミド、ポリイソプロピルアクリルアミド、ポリアクリロニトリル、ポリカーボネート（ＰＣ）、ポリメチルメタクリレート（ＰＭＭＡ）、ポリエチレンテレフタレート（ＰＥＴ）、ポリアクリロニトリル・ブタジエン・スチレン共重合体（ＡＢＳ）、ポリスチレン（ＰＳ）、二軸延伸ポリプロピレン（ＯＰＰ）が挙げられる。
【０４７２】
また、上記重合性組成物（Ａ）または（Ｂ）などを種々の形状の鋳型内で重合させることにより、種々の形状を有する硬化物、例えば単層膜、成形体などを得ることもできる。
【０４７３】
本発明で得られる親水性硬化物、例えば単層膜および該単層膜を含む積層体は、防曇材料、防汚材料、速乾燥性材料、帯電防止材料、反射防止材料等として好適に使用できる。また、本発明で得られる単層膜および該単層膜を含む積層体は、その凸部または凹部に（特にその凹凸形状が偏光機能を発現させるために好適な場合には）金属層を積層することにより、偏光機能を有する材料として好適に利用できる。
【０４７４】
上記親水性硬化物、例えば単層膜および積層体は、例えば、車両および車両材料、船舶および船舶材料、航空機および航空基材料、建築物および建築材料、車両、船舶、航空機および建築物等の窓、鏡、外壁、外装、ボディー、ホイール、内壁、内装、床、家具および家具材料、配管および配線などの用役類およびその材料、衣服および布などの繊維製品、洗面台、浴室、化粧室、換気扇、およびキッチンなどの住宅設備およびその材料、洗濯機、食器乾燥機、冷蔵庫、電子レンジ、オーブン、およびシェーバーなどの電化製品およびその材料、ディスプレイおよびその材料、光学フィルム、光ディスク、光学レンズ、眼鏡レンズ、コンタクトレンズ、ゴーグル等の光学物品、入れ歯およびデンチャー等の歯科材料、ランプおよびライト等の照明物品およびその材料、冷却フィン等の熱交換機部品およびその材料、フォトレジストおよびインクジェット記録版等の記録印刷材料、化粧品容器およびその材料、反射フィルム、反射板等の反射材料、高速道路等に設置される遮音板、ディスプレイ材料、印刷または印字用プライマー、その他プライマー、フラットパネル、タッチパネル、シート、速乾燥性、フィルム、テープ、透明樹脂、およびガラス等の透明材料に被覆して、親水性、防曇性、防汚性および反射防止性を付与することができる。さらに結露防止性を付与したり、帯電防止性を付与したりすることもできる。
【実施例】
【０４７５】
以下、実施例等により本発明をさらに詳細に説明するが、本発明がこれら実施例のみに限定されるものではない。【０４７６】
なお、本発明において被膜の物性評価は、下記のようにして行った。【０４７７】
＜親水基濃度比の測定＞
図１に示す試料調製の通りサンプルを斜めに切断し、飛行時間型２次イオン質量分析装置(ＴＯＦ−ＳＩＭＳ)を用いて、親水基であるスルホン酸基、カルボキシル基、リン酸基、４級アンモニム基、および水酸基を有する親水性化合物のフラグメントイオンについて、その親水性化合物に由来する外表面のフラグメントイオン濃度（Ｓａ）と上記中間地点とのフラグメントイオン濃度（Ｄａ）とを測定し、その値から外気に接する膜の外表面と膜の内表面と外表面との中間地点の親水性化合物に由来する親水基の濃度の比、すなわち親水基濃度の傾斜度（Ｓａ／Ｄａ）を求めた。
（分析装置と測定条件）
ＴＯＦ−ＳＩＭＳ；  ＩＯＮ・ＴＯＦ社製  ＴＯＦ−ＳＩＭＳ５
１次イオン；  Ｂｉ32+  (加速電圧２５ｋＶ)
測定面積；  ４００μｍ2
測定には帯電補正用中和銃を使用
（試料調製等）
図１に示す通りに、基材１０の表面にコート層２０が設けられたサンプルを切削方向３０に向かって、精密斜め切削を行った後、１０×１０ｍｍ2程度の大きさに切り出し、測定面にメッシュを当て、サンプルホルダーに固定し、外気と接するコート層表面４０および膜の内部であるコート層内部５０（膜厚１／２の地点、基材１０に接するコート層の内表面）で飛行時間型２次イオン質量分析装置(ＴＯＦ−ＳＩＭＳ)を用いて親水基濃度を測定した。
（評価）
評価は以下の計算式で行った。なお、各測定点のイオン濃度は、相対強度（トータル検出イオンに対する）を用いた。【０４７８】
Ｓａ／Ｄａ（親水基濃度比，傾斜度）＝コート層表面４０での親水基濃度／コート層２０の膜厚１／２の地点での親水基濃度
＜水接触角の測定＞
協和界面科学社製の水接触角測定装置ＣＡ−Ｖ型を用いて、１サンプルについて３箇所測定し、これら値の平均値を水接触角の値とした。【０４７９】
＜ヘーズの測定＞
日本電色工業社製のヘーズメーターＮＤＨ２０００を用いて、１サンプルについて４箇所測定し、これら値の平均値をヘーズの値とした。【０４８０】
＜表面分析＞
日立ハイテク社製の走査型電子顕微鏡（ＳＥＭ）Ｓ−４８００を用いて測定した。加速電圧は３ｋＶ、検出器は二次電子検出器（Ｍｉｘ）である。また前処理としてＯｓＯ4スパッタを行った。【０４８１】
＜断面分析＞
日立ハイテク社製の走査型電子顕微鏡（ＳＥＭ）Ｓ−４８００を用いて測定した。加速電圧は３ｋＶ、検出器は二次電子検出器（Ｍｉｘ）である。また前処理として凍結割断後、ＯｓＯ4スパッタを行った。【０４８２】
＜防汚性の評価＞
汚れ疑似物質として、オレイン酸１００ｇとヒマシ油１５０ｇとＭｉｔｓｕｉ  Ｂｌｕｅ   ＲＲ０．４ｇからなる混合物 (以後、「汚染物質」と略記する。)を調製した。この汚染物質を試験体表面に約２ｍｌ滴下し、汚染物質を試験体表面に広げた後、蒸留水で霧吹き５０回を実施し、目視にて汚染状態を判定した。
試験シート表面に汚染物質の付着がほとんどなくなっている場合：○
僅かに付着して残っていた場合：△
明らかに付着して残っていた場合：×
＜呼気防曇性の評価＞
呼気により曇らなかった場合を〇、曇った場合を×とした。【０４８３】
＜反射率＞
日立製作所製の分光硬度計Ｕ４１００型を用いて全反射法にて測定した。リファレンスはスペクトラロンＳＲＳ−９９標準白板を用いた。測定値は４００ｎｍ〜８００ｎｍの反射率の平均値を反射率の値とした。【０４８４】
＜静止摩擦係数＞
株式会社インテスコ製の万能材料試験器２００１型を用いて静止摩擦係数を測定した。
測定温度：２３．０℃
試験速度：２００ｍｍ／ｍｉｎ
処理条件：対トレシー  (東レ株式会社製、ＯＡトレシー)、ドライ条件
重り：１９９．０ｇ
＜防曇耐久性水接触角＞
３００ｇ一定荷重において１０００回トレシー(東レ株式会社製、ＯＡトレシー)で拭いた後の水接触角を、協和界面科学社製の水接触角測定装置ＣＡ−Ｖ型を用いて、１サンプルについて３箇所測定し、これら値の平均値を防曇耐久性水接触角とした。【０４８５】
＜防曇耐久性呼気防曇性＞
３００ｇ一定荷重において１０００回トレシーで拭いた後、２３℃にし呼気により曇らなかった場合を○、曇った場合を×とした。【０４８６】
〔実施例１〕
（重合性組成物１の調製）
下記表１に従い、固形分８０ｗｔ％の重合性組成物１を作製した。【０４８７】
【表１】
2016143778.tif 000098
【０４８８】
【化９６】
2016143778.tif 000099
【０４８９】
（重合性組成物２の調製）
下記表２に従い、固形分８０ｗｔ％の重合性組成物２を作製した。【０４９０】
【表２】
2016143778.tif 000100
【０４９１】
（コーティング用組成物１の調製）
重合性組成物１  ７．０ｇと重合性組成物２  ３．０ｇとの混合溶液に、ＵＶ重合開始剤としてダロキュアー１１７３（ＢＡＳＦ）０．２４ｇ、希釈剤として１−メトキシ−２−プロパノール１０．０ｇを加えて混合し、固形分４０ｗｔ％のコーティング用組成物１を調製した。【０４９２】
（コーティング用組成物２の調製）
下記表３に従い、固形分２５ｗｔ％のコーティング用組成物２を作製した。【０４９３】
【表３】
2016143778.tif 000101
【０４９４】
（基材へのコーティング、ナノインプリント、ＵＶ照射）
ポリメタクリル酸メチル板（日東樹脂社製  商品名ＣＬＡＲＥＸ  汎用板  透明，以下ＰＭＭＡ板と略す。）に、コーティング用組成物１をバーコーター＃３０で塗布し、７０℃、５分間加熱した。また、ピッチ２５０ｎｍ、高さ３６０ｎｍの凹凸構造を有するナノインプリント用樹脂モールド(ＳＣＩＶＡＸ社製)に、コーティング用組成物２をバーコーター＃４で塗布し、７０℃、２分間乾燥させた。次に、上記加熱乾燥させたコーティング用組成物１の塗布層の上に、乾燥させた上記コーティング用組成物２の塗布層を有する樹脂モールドをコーティング用組成物１の塗布層とコーティング用組成物２の塗布層が重なり合うように合わせ一定の荷重をかけ、樹脂モールドの凹凸構造をコーティング用組成物からなる塗布物に転写し１５分間静置した。その後ＵＶ照射（紫外線硬化用メタルハライドランプ、ＵＢ０１２−５ＢＭアイグラフィック株式会社製、照度ＵＶＡ  ３００ｍＷ／ ｃｍ2、積算光量ＵＶＡ３４００ｍＪ／ｃｍ2、ヘレウス社ＵＶＣＵＲＥ  ＰＬＵＳ  ＩＩにて測定)して、ＰＭＭＡ板上に１５μｍの親水性表面を有する架橋樹脂からなる反射防止単層膜を形成させた。また、ＰＭＭＡ板の裏面にも同様に基材へのコーティング、ナノインプリントならびにＵＶ照射を行い、ＰＭＭＡ板の両面に１５μｍの親水性表面を有する架橋樹脂からなる反射防止単層膜を形成させた。評価結果を表４に掲載する。また、形成した単層膜の表面図を図２に断面図を図３に示す
。【０４９５】
〔比較例１〕
可視光以下の凹凸構造を有するナノインプリント用樹脂モールド（ＳＣＩＶＡＸ社製）でナノインプリントしない以外は、実施例１と同様に、重合性組成物およびコーティング用組成物の作製、基材へのコーティング、ならびにＵＶ照射を行い、単層膜を得た。結果を表４に掲載する。【０４９６】
【表４】
2016143778.tif 000102
【０４９７】
〔実施例２〕
（基材へのコーティング、ナノインプリント、ＵＶ照射）
ＰＭＭＡ板に、コーティング用組成物１をバーコーター＃３０で塗布し、７０℃、５分間加熱した。また、ピッチ３５０ｎｍ、高さ３００ｎｍの凹凸構造を有するナノインプリント用樹脂モールド（ＦｌｅＦｉｍｏ  綜研化学社製）に、コーティング用組成物２をバーコーター＃４で塗布し、７０℃、２分間乾燥させた。次に、上記加熱乾燥させたコーティング用組成物１の塗布層の上に、乾燥させたコーティング用組成物２の塗布層を有する樹脂モールドを、コーティング用組成物１の塗布層とコーティング用組成物２の塗布層が重なり合うように合わせ一定の荷重をかけ、樹脂モールドの凹凸構造をコーティング用組成物からなる塗布物に転写し１５分間静置した。その後ＵＶ照射（紫外線硬化用メタルハライドランプ、ＵＢ０１２−５ＢＭアイグラフィック株式会社製、照度ＵＶＡ３００ｍＷ／ｃｍ2、積算光量ＵＶＡ３４００ｍＪ／ｃｍ2、ヘレウス社ＵＶＣＵＲＥ  ＰＬＵＳＩＩにて測定）して、ＰＭＭＡ板上に１５μｍの親水性表面を有する架橋樹脂からなる反射防止単層膜を形成させた。また、ＰＭＭＡ板の裏面にも同様の基材へのコーティング、ナノインプリントならびにＵＶ照射を行い、ＰＭＭＡ板の両面に１５μｍの親水性表面を有する架橋樹脂からなる反射防止単層膜を形成させた。評価結果を表５に掲載する。【０４９８】
〔実施例３〕
重合性組成物１  ８．０ｇと重合性組成物２  ２．０ｇとの混合溶液に、ＵＶ重合開始剤としてダロキュアー１１７３（ＢＡＳＦ）０．２４ｇ、希釈剤として１−メトキシ−２−プロパノール１０．０ｇ、を加えて混合し、固形分４０ｗｔ％のコーティング用組成物３を調製した。【０４９９】
基材へのコーティング、ナノインプリント、ＵＶ照射は実施例２と同様の方法で実施した。評価結果を表５に掲載する。【０５００】
〔実施例４〕
重合性組成物１  １０．０ｇに、ＵＶ重合開始剤としてダロキュアー１１７３（ＢＡＳＦ）０．２４ｇ、希釈剤として１−メトキシ−２−プロパノール１０．０ｇを加えて混合し、固形分４０ｗｔ％のコーティング用組成物４を調製した。【０５０１】
基材へのコーティング、ナノインプリント、ＵＶ照射は実施例２と同様の方法で実施した。評価結果を表５に掲載する。【０５０２】
〔実施例５〕
実施例４において、ナノインプリント用樹脂モールド（ＦｌｅＦｉｍｏ綜研化学社製）に、コーティング用組成物２を塗布、乾燥しない以外は実施例４と同様の方法で実施した。評価結果を表５に掲載する。また、親水基濃度比の測定結果を表６に示す。【０５０３】
〔実施例６〕
（調製例１：１０ｗｔ％ＤＳ−Ｎａの調製）
ジステアリルスルホコハク酸ナトリウム（以下ＤＳ−Ｎａと略す）１０ｇ、水３０ｇ、および１−メトキシ−２−プロパノール（以下ＰＧＭと略す）６０ｇを混合し固形分１０ｗｔ％のＤＳ−Ｎａ混合液を調製した。【０５０４】
【化９７】
2016143778.tif 000103
【０５０５】
（調製例２：１０ｗｔ％ＳＴＳ−Ｎａの調製）
ｐ−スチレンスルホン酸ナトリウム（以下ＳＴＳ−Ｎａと略す）１０ｇに、水３０ｇ、およびＰＧＭ６０ｇを混合し固形分１０ｗｔ％のＳＴＳ−Ｎａ混合液を調製した。【０５０６】
（コーティング用組成物５の調製、基材へのコーティング、ナノインプリント、ＵＶ照射）
１０ｗｔ％ＳＴＳ−Ｎａ混合液（調製例２）１５．０ｇ、１０ｗｔ％ＤＳ−Ｎａ混合液
（調製例１）１．０ｇとＥＡ５７２１を５０．０. ｇ混合した溶液にＵＶ重合開始剤としてダロキュアー１１７３（ＢＡＳＦ）１．５５ ｇ、希釈剤として１-メトキシ-２-プロパノール ６３．０ｇ、を加えて混合し、固形分４０ｗｔ％のコーティング用組成物５を調製した。【０５０７】
基材へのコーティング、ナノインプリント、ＵＶ照射は実施例２と同様の方法で実施した。評価結果を表５に掲載する。
【０５０８】
【表５】
2016143778.tif 000104
【０５０９】
【表６】
2016143778.tif 000105
【０５１０】
〔比較例２〕
凹凸構造を有するナノインプリント用樹脂モールド（ＦｌｅＦｉｍｏ  綜研化学社製）でナノインプリントしない以外は、実施例２と同様に、重合性組成物およびコーティング用組成物の作製、基材へのコーティング、ならびにＵＶ照射を行い、単層膜を得た。結果を表７に掲載する。【０５１１】
〔比較例３〕
凹凸構造を有するナノインプリント用樹脂モールド（ＦｌｅＦｉｍｏ  綜研化学社製）でナノインプリントしない以外は、実施例３と同様に、重合性組成物およびコーティング用組成物の作製、基材へのコーティング、ならびにＵＶ照射を行い、単層膜を得た。結果を表７に掲載する。【０５１２】
〔比較例４〕
凹凸構造を有するナノインプリント用樹脂モールド（ＦｌｅＦｉｍｏ  綜研化学社製）でナノインプリントしない以外は、実施例４と同様に、重合性組成物およびコーティング用組成物の作製、基材へのコーティング、ならびにＵＶ照射を行い、単層膜を得た。結果を表７に掲載する。【０５１３】
〔比較例５〕
凹凸構造を有するナノインプリント用樹脂モールド（ＦｌｅＦｉｍｏ  綜研化学社製）でナノインプリントしない以外は、実施例６と同様に、重合性組成物およびコーティング用組成物の作製、基材へのコーティング、ならびにＵＶ照射を行い、単層膜を得た。結果を表７に掲載する。【０５１４】
〔比較例６〕
ポリメタクリル酸メチル板（日東樹脂社製  商品名ＣＬＡＲＥＸ  汎用板  透明）の水接触角、反射率、静止摩擦係数、防汚性の評価結果を表７に掲載する。【０５１５】
〔比較例７〕
ポリカーボネート板の水接触角、反射率、静止摩擦係数、防汚性の評価結果を表７に掲載する。【０５１６】
〔比較例８〕
ガラス板の水接触角、反射率、静止摩擦係数、防汚性の評価結果を表７に掲載する。【０５１７】
〔比較例９〕
Ａ−ＢＰＥ−１０（新中村化学社製）１０ｇと、１−メトキシ−２−プロパノール１５ｇとの混合溶液に、重合開始剤としてダロキュアー１１７３（ＢＡＳＦ社製）０．３ｇを加えて混合し、固形分４０ｗｔ％のコーティング用組成物６を調製した。【０５１８】
(基材へのコーティング、ナノインプリント、ＵＶ照射）
ＰＭＭＡ板に、コーティング用組成物６をバーコーター＃３０で塗布し、７０℃、５分間加熱した。次に、上記加熱乾燥させたコーティング用組成物６の塗布層の上に、ピッチ３５０ｎｍ、高さ３００ｎｍの凹凸構造を有するナノインプリント用樹脂モールド（ＦｌｅＦｉｍｏ  綜研化学社製）をコーティング組成物１の塗布層と樹脂モールドの凹凸面が重なり合うように合わせ一定の荷重をかけ、樹脂モールドの凹凸構造をコーティング用組成物からなる塗布物に転写した。その後、その後ＵＶ照射（紫外線硬化用メタルハライドランプ、ＵＢ０１２−５ＢＭアイグラフィック株式会社製、照度ＵＶＡ３００ｍＷ／ｃｍ2、積算光量ＵＶＡ３４００ｍＪ／ｃｍ2、ヘレウス社ＵＶＣＵＲＥ  ＰＬＵＳＩＩにて測定) して、ＰＭＭＡ板上に１５μｍの反射防止単層膜を形成させた。また、ＰＭＭＡ板の裏面にも同様の基材へのコーティング、ナノインプリントならびにＵＶ照射を行い、ＰＭＭＡ板の両面に１５μｍの反射防止単層膜を形成させた。評価結果を表８に掲載する。【０５１９】
〔比較例１０〕
比較例９と同様に作成した反射防止単層膜表面に対して、さらにＳｉＯ2（株式会社高純度化学研究所製）をスパッタした反射防止膜を形成した。【０５２０】
（スパッタ装置、ターゲット、スパッタ条件）
装置：スパッタ薄膜形成装置、株式会社アルバック社製
型式：ＪＳＰ−８０００
ターゲット：ＳｉＯ2
製造元：株式会社高純度化学研究所
ＳＩＬＩＣＯＮ (ＩＶ) ＯＸＩＤＥ ＴＡＲＧＥＴ
酸化珪素 (ＩＶ) ターゲット ＳｉＯ2
純度： ９９.９９%
形状：１０１.６ Φ×５ｔ
スパッタ条件
プレスパッタ（前処理、洗浄）
ガス種：Ａｒ
流量（ｓｃｃｍ）：１５
圧力：４．７×１０-1
バルブ：ＨＡＬＦ
ＤＣパワー：−
ＲＦパワー（Ｗ）：４００
Ｔｉｍｅ（ｓ）：１２０
温度 (℃)：ＲＴ
ＳｉＯ2スパッタ
ガス種：Ａｒ
流量（ｓｃｃｍ）：１５
圧力：４．７×１０-1
バルブ：ＨＡＬＦ
ＤＣパワー（Ｗ）：−
ＲＦパワー（Ｗ）：４００
Ｔｉｍｅ（ｓ）：２５００
温度（℃）：ＲＴ
ＲＦ
Ｐｒ（Ｗ）：０
Ｔ（％）：４０
Ｍ（％）：６０
ＶＤＣ（Ｖ）：−６６０
ＶＰＰ（Ｖ）：−
ＤＣ
ＶＯＬＴ（Ｖ）：
ＣＵＲＲＥＮＴ（Ａ）：
上記条件でスパッタしたＳｉＯ2の膜厚は６３ｎｍであった。膜厚はシリコンウェハーをサンプルと同時にスパッタし、シリコンウェハー上のＳｉＯ2の膜厚をエリプソメータにより測定して求めた。【０５２１】
〔比較例１１〕
２−ヒドロキシエチルアクリレート（東京化成工業株式会社製）５ｇ、ＥＡ−５７２１（新中村化学社製）５ｇ、および１−メトキシ−２−プロパノール１０ｇの混合溶液に、重合開始剤としてダロキュアー１１７３（ＢＡＳＦ社製）０．３ｇを加えて混合し、固形分５０ｗｔ％のコーティング用組成物７を調製した。【０５２２】
(基材へのコーティング、ナノインプリント、ＵＶ照射）
ＰＭＭＡ板に、コーティング用組成物７をバーコーター＃３０で塗布し、７０℃、５分間加熱した。次に、上記加熱乾燥させたコーティング用組成物７の塗布層の上に、ピッチ３５０ｎｍ、高さ３００ｎｍの凹凸構造を有するナノインプリント用樹脂モールド（ＦｌｅＦｉｍｏ  綜研化学社製）をコーティング組成物１の塗布層と樹脂モールドの凹凸面が重なり合うように合わせ一定の荷重をかけ、樹脂モールドの凹凸構造をコーティング用組成物からなる塗布物に転写した。その後、その後ＵＶ照射（紫外線硬化用メタルハライドランプ、ＵＢ０１２−５ＢＭアイグラフィック株式会社製、照度ＵＶＡ３００ｍＷ／ｃｍ2、積算光量ＵＶＡ３４００ｍＪ／ｃｍ2、ヘレウス社ＵＶＣＵＲＥ  ＰＬＵＳＩＩにて測定）して、ＰＭＭＡ板上に１５μｍの反射防止単層膜を形成させた。また、同様の基材へのコーティング、ナノインプリントならびにＵＶ照射を裏面にも行い、ＰＭＭＡ板の両面に１５μｍの反射防止単層膜を形成させた。
評価結果を表８に掲載する。【０５２３】
【表７】
2016143778.tif 000106
【０５２４】
【表８】
2016143778.tif 000107
【０５２５】
〔実施例７〕
（調製例３：１０ｗｔ％ＡＳ−Ｎａの調製）
アリルスルホン酸ナトリウム（以下ＡＳ−Ｎａと略す）１０ｇ、水３０ｇ、およびＰＧＭ６０ｇを混合し固形分１０ｗｔ％のＡＳ−Ｎａ混合液を調製した。【０５２６】
下記表９に従い、固形分４０ｗｔ％の重合性組成物３を作製した。【０５２７】
【表９】
2016143778.tif 000108
【０５２８】
（コーティング用組成物８の調製）
重合性組成物３  １０．０ｇにＵＶ重合開始剤としてダロキュアー１１７３（ＢＡＳＦ）０．１２ｇを加えて混合し、固形分４０ｗｔ％のコーティング用組成物８を調製した。【０５２９】
基材へのコーティング、ナノインプリント、ＵＶ照射は実施例２と同様の方法で実施した。評価結果を表１１に掲載する。【０５３０】
〔実施例８〕
（コーティング用組成物９の調製）
重合性組成物２  １０．０ｇにＵＶ重合開始剤としてダロキュアー１１７３（ＢＡＳＦ）０．２４ｇ、希釈剤として１-メトキシ-２-プロパノール１０．０ｇを加えて混合し、固形分４０ｗｔ％のコーティング用組成物９を調製した。【０５３１】
基材へのコーティング、ナノインプリント、ＵＶ照射は実施例２と同様の方法で実施した。評価結果を表１１に掲載する。【０５３２】
〔実施例９〕
（調製例４：１０ｗｔ％ＬＳ−Ｎａの調製）
アリルスルホン酸ナトリウム（以下ＬＳ−Ｎａと略す）１０ｇ、水３０ｇ、およびＰＧＭ６０ｇを混合しホモミキサー（プライミクス株式会社，ロボミックス（登録商標）Ｓ−ｍｏｄｅｌ）を用いて１５０００ｒｐｍで３分間かき混ぜ、固形分１０ｗｔ％のＬＳ−Ｎａ混合液を調製した。【０５３３】
（調製例５：１０ｗｔ％ＡＴＢＳ−Ｎａの調製）
水酸化ナトリウム１．６３ｇ、ＰＧＭ５５．８ｇ、水２７．０６ｇ、およびＡＴＢＳ８．５１ｇを混合し固形分１０ｗｔ％のＡＴＢＳ−Ｎａ混合液を調製した。【０５３４】
下記表１０に従い、固形分４０ｗｔ％の重合性組成物４を作製した。【０５３５】
【表１０】
2016143778.tif 000109
【０５３６】
（コーティング用組成物１０の調製）
重合性組成物４  １０．０ｇにＵＶ重合開始剤としてダロキュアー１１７３（ＢＡＳＦ）０．１２ｇを加えて混合し、固形分４０ｗｔ％のコーティング用組成物１０を調製した。【０５３７】
基材へのコーティング、ナノインプリント、ＵＶ照射は実施例２と同様の方法で実施した。評価結果を表１１に掲載する。【０５３８】
【表１１】
2016143778.tif 000110
【０５３９】
〔比較例１２〕
可視光以下の凹凸構造を有するナノインプリント用樹脂モールド（ＦｌｅＦｉｍｏ  綜研化学社製）でナノインプリントしない以外は、実施例７と同様に、重合性の高粘調液体およびコーティング用組成物の作製、基材へのコーティング、ならびにＵＶ照射を行い、単層膜を得た。結果を表１２に掲載する。【０５４０】
〔比較例１３〕
可視光以下の凹凸構造を有するナノインプリント用樹脂モールド（ＦｌｅＦｉｍｏ  綜研化学社製）でナノインプリントしない以外は、実施例８と同様に、重合性の高粘調液体およびコーティング用組成物の作製、基材へのコーティング、ならびにＵＶ照射を行い、単層膜を得た。結果を表１２に掲載する。【０５４１】
〔比較例１４〕
可視光以下の凹凸構造を有するナノインプリント用樹脂モールド（ＦｌｅＦｉｍｏ  綜研化学社製）でナノインプリントしない以外は、実施例９と同様に、重合性の高粘調液体およびコーティング用組成物の作製、基材へのコーティング、ならびにＵＶ照射を行い、単層膜を得た。結果を表１２に掲載する。【０５４２】
【表１２】
2016143778.tif 000111
【０５４３】
〔実施例１０〕
ＰＭＭＡ板に、コーティング用組成物４をバーコーター＃３０で塗布し、７０℃、５分間加熱した。また、ピッチ３５０ｎｍ、高さ３００ｎｍの凹凸構造を有するナノインプリント用樹脂モールド（ＦｌｅＦｉｍｏ  綜研化学社製）に、コーティング用組成物２から３−（Ｎ,Ｎ−ジメチルパルミチルアンモニオ）プロパンスルホン酸を抜いたコーティング用組成物１１をバーコーター＃４で塗布し、７０℃、２分間乾燥させた。次に、上記加熱乾燥させたコーティング用組成物４の塗布層の上に、乾燥させたコーティング用組成物１１の塗布層を有する樹脂モールドをコーティング用組成物４の塗布層とコーティング用組成物１１の塗布層が重なり合うように合わせ一定の荷重をかけ、樹脂モールドの凹凸構造をコーティング用組成物からなる塗布物に転写し１５分間静置した。その後ＵＶ照射（紫外線硬化用メタルハライドランプ、ＵＢ０１２−５ＢＭアイグラフィック株式会社製、照度ＵＶＡ３００ｍＷ／ｃｍ2、積算光量ＵＶＡ３４００ｍＪ／ｃｍ2、ヘレウス社ＵＶＣＵＲＥ  ＰＬＵＳＩＩにて測定）して、ＰＭＭＡ板上に１５μｍの親水性表面を有する架橋樹脂からなる反射防止単層膜を形成させた。また、ＰＭＭＡの裏面にも同様の基材へのコーティング、ナノインプリントならびにＵＶ照射を裏面にも行い、ＰＭＭＡ板の両面に１５μｍの親水性表面を有する架橋樹脂からなる反射防止単層膜を形成させた。【０５４４】
本単層膜の水接触は１１．２°であり、反射率は１．２５％であった。【０５４５】
〔実施例１１〕
ＰＭＭＡ板に、コーティング用組成物４をバーコーター＃３０で塗布し、７０℃、５分間加熱した。その後、ＵＶ照射（紫外線硬化用メタルハライドランプ、ＵＢ０１２−５ＢＭアイグラフィック株式会社製、照度ＵＶＡ０．５ｍＷ／ｃｍ2、積算光量ＵＶＡ＜１ｍＪ／ｃｍ2、ヘレウス社ＵＶＣＵＲＥ  ＰＬＵＳＩＩにて測定）しコーティング用組成物４を半分硬化した。次にピッチ３５０ｎｍ、高さ３００ｎｍの凹凸構造を有するナノインプリント用樹脂モールド（ＦｌｅＦｉｍｏ  綜研化学社製）を上記半硬化させたコーティング用組成物４の塗布層に重ね合わせ一定の荷重をかけ、樹脂モールドの凹凸構造をコーティング用組成物からなる塗布物に転写し１５分間静置した。その後ＵＶ照射（紫外線硬化用メタルハライドランプ、ＵＢ０１２−５ＢＭアイグラフィック株式会社製、照度ＵＶＡ３００ｍＷ／ｃｍ2、積算光量ＵＶＡ３４００ｍＪ／ｃｍ2、ヘレウス社ＵＶＣＵＲＥ  ＰＬＵＳＩＩにて測定）して、ＰＭＭＡ板上に１５μｍの親水性表面を有する架橋樹脂からなる反射防止単層膜を形成させた。また、ＰＭＭＡ板の裏面にも同様の基材へのコーティング、ナノインプリントならびにＵＶ照射を行い、ＰＭＭＡ板の両面に１５μｍの親水性表面を有する架橋樹脂からなる反射防止単層膜を形成させた。【０５４６】
本単層膜の水接触は２９．６°であり、反射率は１．２５％であった。【０５４７】
〔実施例１２〕
ＰＭＭＡ板に、コーティング用組成物４をバーコーター＃３０で塗布し、７０℃、５分間加熱した。その後、ＵＶ照射（紫外線硬化用メタルハライドランプ、ＵＢ０１２−５ＢＭアイグラフィック株式会社製、照度ＵＶＡ０．５ｍＷ／ｃｍ2、積算光量ＵＶＡ＜１ｍＪ／ｃｍ2、ヘレウス社ＵＶＣＵＲＥ  ＰＬＵＳＩＩにて測定）しコーティング用組成物４を半硬化した。また、ピッチ３５０ｎｍ、高さ３００ｎｍの凹凸構造を有するナノインプリント用樹脂モールド（ＦｌｅＦｉｍｏ  綜研化学社製）に、コーティング用組成物２をバーコーター＃４で塗布し、７０℃、２分間乾燥させた。次に、上記半硬化させたコーティング用組成物４の塗布層の上に、乾燥させたコーティング用組成物２の塗布層を有する樹脂モールドを、コーティング用組成物４の塗布層とコーティング用組成物２の塗布層が重なり合うように合わせ一定の荷重をかけ、樹脂モールドの凹凸構造をコーティング用組成物からなる塗布物に転写し１５分間静置した。その後ＵＶ照射（紫外線硬化用メタルハライドランプ、ＵＢ０１２−５ＢＭアイグラフィック株式会社製、照度ＵＶＡ３００ｍＷ／ｃｍ2、積算光量ＵＶＡ３４００ｍＪ／ｃｍ2、ヘレウス社ＵＶＣＵＲＥ  ＰＬＵＳＩＩにて測定）して、ＰＭＭＡ板上に１５μｍの親水性表面を有する架橋樹脂からなる反射防止単層膜を形成させた。また、ＰＭＭＡ板の裏面にも同様の基材へのコーティング、ナノインプリントならびにＵＶ照射を行い、ＰＭＭＡ板の両面に１５μｍの親水性表面を有する架橋樹脂からなる反射防止単層膜を形成させた。【０５４８】
本単層膜の水接触は４．８°であり、反射率は１．２５％であった。【０５４９】
〔実施例１３〕
ＰＭＭＡ板に、コーティング用組成物４をバーコーター＃７で塗布し、７０℃、５分間加熱した。その後、ＵＶ照射（紫外線硬化用メタルハライドランプ、ＵＢ０１２−５ＢＭアイグラフィック株式会社製、照度ＵＶＡ０．５ｍＷ／ｃｍ2、積算光量ＵＶＡ＜１ｍＪ／ｃｍ2、ヘレウス社ＵＶＣＵＲＥ  ＰＬＵＳＩＩにて測定）しコーティング用組成物４を半硬化した。また、ピッチ３５０ｎｍ、高さ３００ｎｍの凹凸構造を有するナノインプリント用樹脂モールド（ＦｌｅＦｉｍｏ  綜研化学社製）に、コーティング用組成物２をバーコーター＃４で塗布し、７０℃、２分間乾燥させた。次に、上記半硬化させたコーティング用組成物４の塗布層の上に、乾燥させたコーティング用組成物２の塗布層を有する樹脂モールドを、コーティング用組成物４の塗布層とコーティング用組成物２の塗布層が重なり合うように合わせ一定の荷重をかけ、樹脂モールドの凹凸構造をコーティング用組成物からなる塗布物に転写し１５分間静置した。その後ＵＶ照射（紫外線硬化用メタルハライドランプ、ＵＢ０１２−５ＢＭアイグラフィック株式会社製、照度ＵＶＡ３００ｍＷ／ｃｍ2、積算光量ＵＶＡ３４００ｍＪ／ｃｍ2、ヘレウス社ＵＶＣＵＲＥ  ＰＬＵＳＩＩにて測定）して、ＰＭＭＡ板上に２．７μｍの親水性表面を有する架橋樹脂からなる反射防止単層膜を形成させた。また、ＰＭＭＡ板の裏面にも同様の基材へのコーティング、ナノインプリントならびにＵＶ照射を行い、ＰＭＭＡ板の両面に２．７μｍの親水性表面を有する架橋樹脂からなる反射防止単層膜を形成させた。【０５５０】
本単層膜の水接触は４．４°であり、反射率は１．２５％であった。【０５５１】
〔実施例１４〕
ＰＭＭＡ板に、コーティング用組成物４をバーコーター＃３０で塗布し、７０℃、５分間加熱した。また、凹凸構造の凸部が格子状に配列しており周期１８０ｎｍ、凸部の周期に占める比率が０．３３、高さ２００ｎｍ の凹凸構造を有するナノインプリント用樹脂モールドに、コーティング用組成物２をバーコーター＃４で塗布し、７０℃、２分間乾燥させた。次に、上記加熱乾燥させたコーティング用組成物４の塗布層の上に、乾燥させたコーティング用組成物２の塗布層を有する樹脂モールドを、コーティング用組成物４の塗布層とコーティング用組成物２の塗布層が重なり合うように合わせ一定の荷重をかけ、樹脂モールドの凹凸構造をコーティング用組成物からなる塗布物に転写し１５分間静置した。その後ＵＶ照射を樹脂モールドを張り合わせた面、および反対側の面、両側から（紫外線硬化用メタルハライドランプ、ＵＢ０１２−５ＢＭアイグラフィック株式会社製、照度ＵＶＡ３００ｍＷ／ｃｍ2、積算光量ＵＶＡ３４００ｍＪ／ｃｍ2、ヘレウス社ＵＶＣＵＲＥ  ＰＬＵＳＩＩにて測定）して、ＰＭＭＡ板上に１５μｍの親水性表面を有する架橋樹脂からなり、偏光子となる表面構造を有し得る単層膜を形成させた。評価結果を表１３に掲載する。また単層膜の表面図を図４に記載する。
【０５５２】
【表１３】
2016143778.tif 000112
【産業上の利用可能性】
【０５５３】
本発明の組成物からは、より簡便な方法でも親水基が表面に偏析した硬化物が得られるだけでなく、本発明の親水性反射防止膜およびその積層体は、従来のモスアイ構造を有する積層体では皮脂など付着した汚れが取れにく課題を克服し高い防汚性能を有する。さらに表面が親水性であるにも関わらず、十分な滑り性を有し、耐久性に優れた親水性反射防止膜およびその積層体を作製できる。【０５５４】
したがって、該硬化物、例えば単層膜は、反射防止材料、防曇材料、防汚材料などとして、種々の用途に有用である。
【符号の説明】
【０５５５】
１０：      基材
２０：      コート層
３０：      切削方向
４０：      コート層表面
５０：      コート層内部
【図１】
2016143778.tif 000113
【図２】
2016143778.tif 000114
【図３】
2016143778.tif 000115
【図４】
2016143778.tif 000116
【国際調査報告】
2016143778.tif 000117
2016143778.tif 000118
2016143778.tif 000119
2016143778.tif 000120